(57)【要約】【課題】顔料インクを用いた画像形成において良好な記録特性が得られると共に、耐擦過性に優れた画像を形成することが可能な記録媒体を提供する。【解決手段】記録媒体１は、基材５０上に、顔料と溶媒とを含む顔料インクが付与されるインク受容層５３を備えた構成を有する。インク受容層５３は、溶媒および顔料の浸透を可能とする顔料浸透層１６００と、顔料を浸透させず、溶媒の浸透を可能とする溶媒吸収層１６０１と、を有し、基材５０側から、溶媒吸収層１６０１、顔料浸透層１６００の順に積層されている。樹脂層は、顔料浸透層１６００の表面に露出部１００１を残すように、顔料浸透層１６００の表面に熱可塑性樹脂１００２が離散的に設けられている。【選択図】図１
2018043520.tif 000002
【特許請求の範囲】
【請求項１】
基材上に、顔料と溶媒とを含む顔料インクが付与されるインク受容層と、樹脂層とが、順次形成された記録媒体であって、
前記インク受容層は、
前記溶媒および前記顔料の浸透を可能とする顔料浸透層と、
前記顔料を浸透させず、前記溶媒の浸透を可能とする溶媒吸収層と、を有し、
前記基材側から、前記溶媒吸収層、前記顔料浸透層の順に積層されており、
前記樹脂層は、前記顔料浸透層の表面に露出部を残すように、前記顔料浸透層の表面に熱可塑性樹脂が離散的に設けられていることを特徴とする記録媒体。
【請求項２】
前記顔料浸透層の前記露出部の面積は、前記顔料浸透層の全面積の５０％以上を占めることを特徴とする請求項１に記載の記録媒体。
【請求項３】
前記顔料浸透層および前記溶媒吸収層は、表面から裏面に亘って連通する複数の空隙によって形成された空隙構造を有し、
前記顔料浸透層に形成される空隙の平均空隙径は、前記顔料の平均粒子径より大きく、
前記溶媒吸収層に形成される空隙の平均空隙径は、前記顔料の平均粒子径より小さいことを特徴とする請求項１または２に記載の記録媒体。
【請求項４】
前記顔料浸透層は、粒子状の熱可塑性樹脂を含むことを特徴とする請求項１ないし３のいずれか１項に記載の記録媒体。
【請求項５】
前記基材と前記インク受容層との間に、機能層として、剥離層および／または保護層を設けたことを特徴とする請求項１ないし４のいずれか１項に記載の記録媒体。
【請求項６】
請求項１ないし５のいずれか１項に記載の記録媒体に、顔料と溶媒とを含む顔料インクを付与してなる記録物であって、
前記顔料は、前記インク受容層の前記溶媒吸収層より表面側に保持されていることを特徴とする記録物。
【請求項７】
前記顔料浸透層が膜化しており、
前記顔料は、前記膜化した顔料浸透層に覆われていることを特徴とする請求項６に記載の記録物。
【請求項８】
前記樹脂層が膜化していることを特徴とする請求項７に記載の記録物。
【請求項９】
画像支持体と、樹脂層と、顔料インクにより画像が記録されたインク受容層と、が積層された記録物であって、
前記樹脂層および前記インク受容層は、請求項１ないし５のいずれか１項に記載の記録媒体から転写されたものであることを特徴とする記録物。
【請求項１０】
請求項１ないし５のいずれか１項に記載の記録媒体に記録を行うことによって記録物を製造する製造方法であって、
前記記録媒体に対して前記樹脂層側から顔料インクを付与して画像を記録する記録工程と、
前記記録行程で記録された画像を含む前記記録媒体に対して加熱および加圧を行う加熱加圧工程と、を備え、
前記加熱加圧工程は、少なくとも前記顔料浸透層を溶融膜化させることを特徴とする製造方法。
【請求項１１】
請求項１ないし５のいずれか１項に記載の記録媒体に、前記樹脂層側から顔料インクを付与して画像を記録する記録工程と、
前記画像が記録された前記記録媒体における前記樹脂層を画像支持体に当接させ、前記記録媒体と前記画像支持体とを、重ねた状態で加熱および加圧して接着する工程と、を含むことを特徴とする記録物の製造方法。
【請求項１２】
前記画像支持体に接着された前記記録媒体から、少なくとも前記基材と前記剥離層を剥離する剥離工程を含むことを特徴とする請求項１１に記載の記録物の製造方法。
【発明の詳細な説明】
【技術分野】
【０００１】
本発明は、顔料インクで画像形成する場合に好適な記録媒体、記録媒体を用いた記録物、および記録物の製造方法に関する。
【背景技術】
【０００２】
インクジェット方式の記録装置に使用するインクジェット記録媒体には、記録される画像に十分な画像濃度が得られるように、多量のインクを吸収し得るインク受容層が設けられている。インク受容層としては、水溶性樹脂を主体として水溶性高分子の網目構造中にインクを受容する膨潤吸収型、および微細な空隙構造にインクを受容する空隙吸収型などがある。空隙吸収型のインク受容層は、空隙がインクを多量に吸収することができるため、好ましく用いられている。空隙吸収型インク受容層は、使用するインクに応じて、インクの吸収・定着の状態が異なる。例えば、空隙吸収型インク受容層に染料インクを用いて記録した場合、インク受容層に着弾した染料インクは、適切に設計制御されたインク受容層の浸透異方性に応じて、インク受容層の内部に、染料色材、インク中の水分および溶媒が、浸透して所定の大きさのインクドットを形成する。つまり、インク受容層内では、浸透異方性に応じてインクが浸透して拡がる。従って、画像形成に必要なエリアファクターを維持して、高解像度の画像を記録することができる。
【０００３】
しかしながら、染料インクで空隙吸収型のインク受容層に画像を形成した記録物にあっては、表面に水分が付着すると、インク受容層内に一旦定着したインクの染料色材が、表面から吸収された水分によって再度溶解し、インク受容層内を再度浸透拡散して、画像にじみを誘発する場合があり、耐水性が低いという課題があった。また、染料インクは耐光性が弱く、長い間、太陽光等に暴露されると染料が分解して、記録画像が退色する場合があり、耐候性が低いという課題もあった。
【０００４】
特許文献１には、インク受容層を２層の構成として耐水性を向上させる技術が開示されている。具体的には、インク受容層が、多孔質高分子層によって形成された表層と、多孔質アルミナ層で形成された下層とを有する。このインク受容層に対して染料インクで記録を行い、アルミナ層の空隙に色素を定着させてから多孔質高分子膜を溶融膜化することにより、透明高分子膜からなる保護膜を形成し、耐水性、耐候性を向上させる技術が開示されている。しかしながら、記録物の保存条件によっては、インク受容層に残留したインクの液体成分と染料色材とが、ともにインク受容層の内部を再び浸透拡散することで保存による画像にじみ（色材マイグレーション）を誘発するおそれもある。従って、染料インクを用いる場合には、長期の保存性が低いという課題があった。
【０００５】
一方、空隙吸収型インク受容層に顔料インクで記録する場合には、耐水性や耐光性等の耐候性を向上させることができる。一般的に、顔料インクの顔料色材の平均粒子径がインク受容層の空隙径よりも大きい。このため、顔料インクの顔料色材と液体である溶媒成分とがインク受容層の表面で固液分離して、顔料色材はインク受容層の表面に定着し、水などの溶媒成分はインク受容層の内部に浸透する。このため、インク受容層の表面にある顔料色材は、指等で記録面をこすると記録面が剥がれ落ちる場合があり、耐擦過性に課題があった。
【０００６】
そこで、特許文献２では、空隙吸収型のインク受容層の空隙構造を形成する細孔を顔料色材の２次凝集粒子径より大きくして、表面粗さを８μｍ以上とすることにより、顔料色材をインク受容層の内部に浸透させ、擦過性を改善させる方法が開示されている。
【先行技術文献】
【特許文献】
【０００７】
【特許文献１】特開平７−２３７３４８号公報
【特許文献２】特開２００１−９６９０７号公報
【特許文献３】特開平９−２４０１９６号公報
【特許文献４】特開２０１３−３９７９１号公報
【発明の概要】
【発明が解決しようとする課題】
【０００８】
しかしながら、特許文献２では、顔料色材をインク受容層の内部に浸透させるために、インク受容層の細孔を顔料色材より十分に大きくしている。このような場合、細孔を顔料色材より小さくした場合と比較してインク吸収速度が遅くなり、インク受容層の内部で、水などの溶媒成分や顔料色材が長時間保持されてしまう。特に、カラー画像で十分な画像濃度を得るためには、インク受容層は十分な量の顔料インクを吸収できるようにする必要があり、相当に厚い膜構成となる。厚膜のインク受容層に顔料インクを用いてインクジェット記録を行うと、インク受容層膜厚と同程度に顔料インクが平面的に浸透拡散するため、過大な画像にじみが生じ、実質的な記録解像度が低下する場合もある。従って、に示すように、顔料粒子よりも大きなインク受容層を基材上に厚膜に形成した従来の記録媒体に対し、顔料インクでインクジェット記録を行うと、に示すように、顔料インクの浸透、拡散によって過大な画像にじみが生じて、画像が潰れてしまう場合もある。また、インク受容層の内部に色材である顔料粒子が広く分散することから、画像濃度が低下し、良好な画像発色性が得られないという課題も生じる。さらに、インク受容層の空隙を顔料粒子より十分に大きくするために、大粒径の無機微粒子を用いて空隙を構成すると、顔料浸透層の透明度が低下し、画像視認性が低下することも懸念される。
【０００９】
また、顔料粒子を吸収浸透させるために、インク受容層の表面粗さを所定値以上（例えば、８μｍ以上）にすると、可視光の波長領域よりも大きな無機微粒子で空隙を構成する必要がある。このため、インク受容層の下層に吸収された顔料粒子は、色材としての光学的特性を十分に発揮できず、所期の濃度が得られにくくなる。
【００１０】
一方、特許文献２には、染料インクで記録した場合の耐水性を高める目的で、表層の多孔質高分子層を透過した染料インクを下層の多孔質アルミナ層に吸収させた後に多孔質高分子層を緻密化することで、透明高分子膜の保護膜を形成する技術が開示されている。しかしながら、特許文献２には、顔料インクを使用した場合に発生する上述の課題については言及されていない。仮に、顔料インクを用いて上記の２層構成のインクジェット記録媒体に記録を行うと、顔料粒子は実質的に最表層の樹脂多孔質層を浸透・透過できず、溶媒成分のみが樹脂多孔質層およびインク受容層へ浸透・吸収される。従って、顔料粒子は樹脂多孔質層の表面に残った状態となる。従って、この記録物に対して擦過試験を行うと、顔料画像が削り取られてしまうため、実際の使用状態においても十分な耐擦過性が得られないという問題が生じる。
【００１１】
また、特許文献３には、多孔質の接着剤層と、その接着剤層の下方に形成したインク受容層と、が設けられた転写型画像形成シート材が記載されている。接着剤層の上方から付与されたインクは、接着剤層を透過してインク受容層に吸収される。接着剤層はインク受容層の全面に形成されており、インク受容層は、インクを吸収して膨潤する膨潤吸収型である。
【００１２】
また、特許文献４には、インクを浸透させるための空隙を有するインク浸透層と、インク浸透層を通過したインクを受容するためのインク受容層と、を備えた転写フィルムが記載されている。インク浸透層は、接着層として機能するものであって、インク受容層の前面に形成されている。インク受容層は、インクを吸収するための多数の空隙が形成された空隙型である。
【００１３】
特許文献３においては、インク受容層として、膨潤吸収型のインク受容層が用いられている。膨潤吸収型のインク受容層は、インクを吸収すると部分的に膨潤して平滑でなくなるため、そのインク受容層と画像支持体との密着性が低下するおそれがある。また、インク受容層の凹凸の影響を少なくするために接着剤層の厚みを厚くした場合には、インクが浸透層を通過するために要する時間が長くなり、インクが接着剤層に長く滞留してドットが広がって、画像にじみ生じる易くなる。また、インク受容層を乾燥させることによって、その表面を平滑化しようとした場合には、その乾燥時間のために転写速度が制限されることになり、乾燥機等を別途設けることも必要となる。
【００１４】
また、水溶性高分子の網目構造中にインクを受容する膨潤吸収型のインク受容層は、多孔質の接着剤層に比して、インクの吸収速度が遅い。そのため、インクが接着剤層内に滞留してドットが広がり、画像にじみが生じる易くなる。また、膨潤吸収型のインク受容層は、多量のインクを瞬時に吸収することができないため、画像の記録直後の接着剤層には、未吸収のインクが多く存在する。接着剤層にインクを残存させたまま、その接着層を画像支持体に接着させた場合には、接着不良が生じるおそれがある。画像支持体に接着させる前の接着剤層を乾燥させた場合には、その乾燥時間のために転写速度が制限されることになり、乾燥機等を別途設けることも必要となる。
【００１５】
一方、特許文献において、インク浸透層の空隙に吸収されたインクは、空隙吸収型のインク受容層に吸収される。インクとして顔料インクを用いた場合には、インク浸透層およびインク受容層の空隙には、顔料粒子を透過させるだけの大きさが必要となる。そのため、インク吸収性が低下しやすくなり、それらの層において顔料インクの滞留が生じて、接着不良が生じるおそれがある。また、インク受容層内において、顔料粒子を含む顔料インクが浸透して拡散するため、インクのドットが拡がり過ぎて画像にじみや生じやすくなり、記録解像度が低下するおそれがある。
【００１６】
このように、接着剤層またはインク浸透層を通して、インクをインク受容層に吸収させる構成においては、画像にじみが生じて、記録解像度が低下するおそれがある。さらに、接着剤層またはインク浸透層にインクが残留して、接着不良が生じるおそれがある。前者の記録特性と後者の接着性とを良好に両立させることは、困難であった。
【課題を解決するための手段】
【００１７】
したがって、本発明の目的は、顔料インクを用いた画像形成において良好な記録特性（解像度や画像濃度が高い）が得られると共に、耐擦過性に優れた画像を形成することが可能な記録媒体を提供することにある。
【００１８】
また、本発明の他の目的は、記録された画像において優れた耐擦過性、耐候性および長期保存性が得られる記録物を提供することにある。
【００１９】
また、本発明のさらに他の目的は、耐擦過性、耐候性および長期保存性に優れた画像が形成された記録物を製造することが可能な製造装置および製造方法を提供することにある。
【００２０】
また、本発明のさらに他の目的は、耐候性に優れた画像を記録可能であって、画像の記録特性および画像の転写特性に優れた記録媒体、および、このような画像が転写された記録物を提供することにある。
【００２１】
本発明の第１の形態は、基材上に、顔料と溶媒とを含む顔料インクが付与されるインク受容層と、樹脂層とが、順次形成された記録媒体であって、前記インク受容層は、前記溶媒および前記顔料の浸透を可能とする顔料浸透層と、前記顔料を浸透させず、前記溶媒の浸透を可能とする溶媒吸収層と、を有し、前記基材側から、前記溶媒吸収層、前記顔料浸透層の順に積層されており、前記樹脂層は、前記顔料浸透層の表面に露出部を残すように、前記顔料浸透層の表面に熱可塑性樹脂が離散的に設けられていることを特徴とする記録媒体である。この第１の形態においては、例えば、顔料浸透層は、顔料粒子よりも十分に大きな平均空隙径を有する空隙構造を備えた顔料浸透層により構成され、溶媒吸収層は、顔料粒子よりも十分に小さな平均細孔径の細孔構造を備えた溶媒の吸収性に優れた溶媒吸収層により構成される。前記顔料浸透層は溶融膜化可能な素材によって構成されている。
【００２２】
この記録媒体において、前記顔料浸透層の表面に、顔料インクを用いて顔料画像の記録を行うと、前記顔料浸透層の平均細孔径が顔料粒子よりも十分に大きいため、顔料浸透層内の空隙を毛細管現象によって速やかに浸透していく。一方、厚膜の溶媒吸収層の平均細孔径は、顔料粒子径よりも小さくなるように空隙を形成しているので、顔料浸透層と溶媒吸収層との界面で顔料粒子は固液分離されて、稠密で薄膜状の高品質な画像が顔料浸透層の底部に形成される。空隙の毛細管現象によってインクを吸収する際には、空隙の細孔径が小さいほどインク吸収速度が高くなるので、溶媒成分は、顔料浸透層に残ることなく、ほとんど全てが溶媒吸収層に速やかに吸収される。
【００２３】
本発明の第２の形態は、第１の形態における記録媒体に、顔料と溶媒とを含む顔料インクを付与してなる記録物であって、前記顔料は、前記インク受容層の前記溶媒吸収層より表面側に保持されていることを特徴とする。
【００２４】
この第２の形態における記録物では、例えば、前記第１の形態と同様の記録媒体に対して顔料インクを付与して記録を行うことによって得られる。すなわち、前記顔料浸透層によって形成された顔料浸透層と、前記溶媒吸収層によって形成された溶媒吸収層とを備えた記録媒体に対して顔料インクを付与することで、第２の形態における記録物を得ることができる。この場合、顔料浸透層に付与された顔料インクの顔料は、顔料浸透層と溶媒吸収層との界面に稠密で薄膜状の高品質な顔料画像が形成される。このため、第２の形態における記録物は、表面に顔料画像が形成されたものに比べ、良好な耐擦過性が得られる。また、顔料浸透層である顔料浸透層を溶融膜化可能で構成した記録媒体を用い、顔料画像を形成した後に、顔料画像を溶融膜化させて顔料浸透層に形成されている空隙を除去すれば、外部と顔料画像との連通を遮断することもでき、より耐候性に優れた記録物を得ることができる。また、顔料画像が溶融膜化した顔料浸透層に包み込まれた状態となるため画像が強固に保護されると共に、顔料浸透層と溶媒吸収層との接着状態も向上する。
【００２５】
本発明の第３の形態は、第１の形態における記録媒体に記録を行うことによって記録物を製造する製造方法であって、前記記録媒体に対して樹脂層側から顔料インクを付与して画像を記録する記録工程と、前記記録行程で記録された画像を含む前記記録媒体に対して加熱および加圧を行う加熱加圧工程と、を備え、前記加熱加圧工程は、少なくとも前記顔料浸透層を溶融膜化させることを特徴とする。
【００２６】
本発明の第４の形態は、第１の形態における記録媒体に記録を行うことによって記録物を製造する製造方法であって、前記記録媒体に、前記樹脂層側から顔料インクを付与して画像を記録する記録工程と、前記画像が記録された前記記録媒体における前記樹脂層を画像支持体に当接し、前記記録媒体と前記画像支持体とを、重ねた状態で加熱および加圧して接着する工程と、を含むことを特徴とする。また、前記転写工程では、少なくとも前記樹脂層は溶融膜化している。
【００２７】
また、本発明は、次のような知見に基づいてなされたものである。
【００２８】
インクジェット記録方式などによって顔料インクを付与し、その顔料インクを、樹脂層を介してインク受容層に吸収させた場合には、エリアファクター（記録面におけるインクの被覆率）の減少による画像濃度低下、および記録画像の視認性を低下が懸念される。
【００２９】
具体的に、図３６に示すように、耐候性および保存性に優れた顔料インクを使用する場合、インク受容層５３の空隙に対して顔料粒子１６０６が大きいと、その顔料粒子１６０６は、インク受容層５３の表面において分離し、インク受容層５３内へは浸透しにくい。そのため顔料粒子１６０６は、樹脂層を形成する粒子状の熱可塑性樹脂１００２がインク受容層５３の表面と接する部分の直下部には、回り込めない。エリアファクターを向上させるためには、熱可塑性樹脂によって覆われないインク受容層５３の露出部の面積は、広く調整する必要がある。そのためには、熱可塑性樹脂１００２がインク受容層５３の表面と接する面積を小さくする等、熱可塑性樹脂１００２の配置および構成が制約されることになる。このような場合には、熱可塑性樹脂の樹脂層を接着層として利用し、画像支持体に接着させようとすると、接着可能な画像支持体が制限されるおそれがある。また、エリアファクターが完全に１００％とならないことから、画像が記録されないホワイトポイント（空白部）１６０８が生じるおそれがある。
【００３０】
また、顔料粒子１６０６をインク受容層５３内へ浸透しやすくするために、インク受容層５３の空隙を大きくした場合には、インク受容層５３におけるインク吸収量が増大する。その場合には、図５３（ｂ）に示すように、顔料粒子１６０６を含む顔料インク１００３は、インク受容層５３の全体に浸透拡散する。図５３（ｂ）において、部分（ｂ―３）は記録媒体の記録面の平面図であり、部分（ｂ−１），（ｂ―２）は、部分（ｂ―３）のｂ―ｂ線に沿う断面図である。部分（ｂ−１）に示すように、多孔質のインク浸透層１６４０に付与された顔料インク１００３は、部分（ｂ―２）に示すように吸収される。図５３（ｂ）の部分（ｂ―２）のように、顔料インク１００３が滲み過ぎて画像にじみが発生し、インクのドットが拡がって記録解像度が低下するおそれがある。インク受容層５３における顔料インクの浸透性が等方的である場合には、インク受容層５３の厚みに相当する幅でドットが拡がってしまう。
【００３１】
また、インク受容層５３の空隙を顔料粒子１６０６よりも大きくするために、大粒径の無機微粒子を用いてインク受容層５３の空隙を構成した場合には、インク受容層５３の透明度が低下して、画像の視認性の低下するおそれがある。また、色材である顔料粒子１６０６は、インク受容層５３の内部に深く広く分散して定着するため、画像の発色性が低下するおそれがある。
【００３２】
本発明の記録媒体は、基材上に設けた顔料インクのインク受容層の表面に、樹脂層を設けた記録媒体であって、前記インク受容層は、前記樹脂層寄りに位置して前記顔料インクの顔料成分および溶媒成分が浸透可能な空隙吸収型の顔料浸透層と、前記基材寄りに位置して前記顔料インクの前記溶媒成分を吸収可能な空隙吸収型の溶媒吸収層と、を含み、前記樹脂層は、前記顔料浸透層の表面に露出部を残すように、前記顔料浸透層の表面に熱可塑性樹脂を離散的に設けた。
【発明の効果】
【００３３】
本発明によれば、顔料インクを用いた画像形成において良好な記録特性が得られると共に、耐擦過性に優れた画像を形成することが可能になる。
また、本発明によれば、耐擦過性、耐候性および長期保存性に優れた画像が形成された記録物を製造することができる。
【００３４】
本発明によれば、顔料浸透層において、顔料インクの顔料成分と溶媒成分を透過させてから、溶媒吸収層において、その顔料インクの溶媒成分を吸収することにより、顔料浸透層と溶媒吸収層との境界において顔料成分を定着させて、高精細かつ高濃度であって視認性および耐候性に優れた画像を形成することができる。また、顔料浸透層は、記録媒体の平面方向に顔料インクを拡散浸透させることにより、樹脂層を形成する粒子状の熱可塑性樹脂の直下部にも顔料インクを回り込ませて、エリアファクターに優れた画像を記録することができる。また、本発明の記録媒体の樹脂層は接着層としても利用でき、樹脂層を介して様々な支持体に転写することもできる。顔料インクの溶媒成分が樹脂層および顔料浸透層に残らないように、その溶媒成分のほぼ全量を樹脂層から離れた溶媒吸収層に速やかに吸収させることにより、画像の記録直後においても記録媒体を良好に転写することができる。
【図面の簡単な説明】
【００３５】
【図１】顔料浸透層表面に海島状樹脂層を設けたインクジェット記録媒体の断面図である。
【図２】顔料浸透層表面に樹脂層１０１２を設けたインクジェット記録媒体の顔料インク吸収メカニズムを示す説明図である。
【図３】顔料浸透層と溶媒吸収層との界面での顔料インクの固液分離を示す説明図である。
【図４】単層インク受容層での樹脂層１０１２下部の顔料インクの非画像部の説明図である。
【図５】複数層の顔料浸透層もしくは複数層の溶媒吸収層もしくは密着層を有するインクジェット記録媒体の断面図である。
【図６】インクジェット記録媒体を包装材料として用いた場合の層構成を示す図である。
【図７】インクジェット記録媒体を用いた包装体の例を模式的に示す斜視図である。
【図８】インクジェット記録媒体を用いた包装体の他の例を模式的に示す平面図である。
【図９】着弾前のインク滴および着弾時のインク滴の状態を示す説明図である。
【図１０】本発明のインクジェット記録媒体におけるインクの吸収メカニズムの説明図である。
【図１１】熱可塑性樹脂１００２の形状と、インク受容層の露出部１００１と、の関係の説明図である。
【図１２】インクジェット記録媒体の表面に形成される島部および海部と着弾衝撃によって拡がったインク滴との関係を示す平面図である。
【図１３】インクジェット記録媒体の画素と、着弾直後インク滴との関係および浸透拡散したインクとの関係を示す平面図である。
【図１４】粒径の異なる熱可塑性樹脂１００２を用いたインクジェット記録媒体の断面図である。
【図１５】膜状の熱可塑性樹脂１００２を用いたインクジェット記録媒体の断面図である。
【図１６】本実施形態の記録物の製造方法を示す図である。
【図１７】表面質感向上剤を含むインクジェット記録媒体を用いて作成した記録物の製造方法を示す断面図である。
【図１８】複数種類の熱可塑性樹脂１００２を用いたインクジェット記録媒体の断面図である。
【図１９】複数種類の材質の熱可塑性樹脂１００２を用いたインクジェット記録媒体の断面図である。
【図２０】実施例１のインクジェット記録媒体および記録物の製造方法を示す図である。
【図２１】実施例２−１記録物の製造方法を示す図である。
【図２２】実施例３−１のインクジェット記録媒体および記録物の製造方法を示す図である。
【図２３】実施例３−２の記録物の製造方法を示す図である。
【図２４】実施例３−３の記録物の製造方法を示す図である。
【図２５】実施例３−４の記録物の製造方法を示す図である。
【図２６】実施例４−１の記録物の製造方法を示す図である。
【図２７】実施例４−３の記録物の製造方法を示す図である。
【図２８】実施例５の記録物の製造方法を示す図である。
【図２９】樹脂層１０１２を設けたインクジェット記録媒体を用いて作成した記録物の製造方法を示す図である。
【図３０】実施例２−１記録物の製造方法を示す図である。
【図３１】第２の顔料浸透層を厚膜にして構成したインクジェット記録媒体のインク吸収メカニズムを示す図である。
【図３２】透明な基材でかつ樹脂層１０１２に機能性材料を含むインクジェット記録媒体を用いて作成した記録物の製造方法を示す図である。
【図３３】顔料浸透層を複層化したインクジェット記録媒体のインク吸収メカニズムを示す図である。
【図３４】粘着層を有するインクジェット記録媒体を用いた記録物の製造方法を示す図である。
【図３５】本発明の第２の実施形態における記録媒体の断面図である。
【図３６】単層構造のインク受容層に生じやすいホワイトポイントの説明図である。
【図３７】２層構造のインク受容層における、顔料インクの吸収過程の説明図である。
【図３８】記録媒体の転写工程の説明図である。
【図３９】記録物の製造方法の一例を説明ための工程図である。
【図４０】記録物の製造装置の一例を説明するための概略構成図である。
【図４１】カットシート状の記録媒体を用いる記録物の製造方法の説明図である。
【図４２】構造的潜像が構成される記録物の製造方法の説明図である。
【図４３】画像を多層に記録可能な記録物の製造方法の説明図である。
【図４４】追記が可能な記録物の製造方法の説明図である。
【図４５】樹脂層の面接触と点接触との差による剥離力の違いの説明図である。
【図４６】溶媒吸収層を複数含む記録媒体を用いる、記録物の製造方法の説明図である。
【図４７】樹脂層が膜状の熱可塑性樹脂によって形成された記録媒体を用いる、記録物の製造方法の説明図である。
【図４８】樹脂層が熱接着性の熱可塑性樹脂と微粘着の粘着剤によって形成された記録媒体を用いる、記録物の製造方法の説明図である。
【図４９】インクミストの発生メカニズムの説明図である。
【図５０】剥離層を含む記録媒体の異なる例を説明するための断面図である。
【図５１】剥離層を含む記録媒体の他の例を説明するための断面図である。
【図５２】溶媒吸収層が軟化溶融して膜化する記録媒体を用いる、記録物の製造方法の説明図である。
【図５３】記録材における顔料インクの浸透拡散の程度と、記録特性と、の関係の説明図である。
【図５４】極薄膜状の剥離層が設けられた記録媒体を用いる、記録物の製造方法の説明図である。
【図５５】転写時における記録媒体と画像支持体の断面図である。
【図５６】基材の剥離時における記録媒体と画像支持体の断面図である。
【図５７】追記可能な記録物のさらに他の例の、製造方法の説明図である。
【図５８】追記可能な記録物のさらに他の例の、製造方法の説明図である。
【図５９】顔料浸透層が軟化溶融して透明化された記録物の製造方法の説明図である。
【図６０】顔料浸透層が露出する記録物の一例の、製造方法の説明図である。
【図６１】顔料浸透層が露出する記録物の他の例の、製造方法の説明図である。
【図６２】画像支持体が透明な記録物の一例の、製造方法の説明図である。
【図６３】画像支持体が透明な記録物の他の例の、製造方法の説明図である。
【図６４】追記可能な記録物のさらに他の例の、製造方法の説明図である。
【図６５】画像支持体の再利用が可能な記録物の製造方法の説明図である。
【図６６】記録媒体の溶媒吸収層が透明保護層として機能する、記録物の製造方法の説明図である。
【図６７】顔料浸透層が軟化溶融して膜化する記録媒体を用いる、記録物の製造方法の説明図である。
【発明を実施するための形態】
【００３６】
以下、本発明の実施形態を図面に基づいて説明する。  
(第１の実施形態)
１．  インクジェット記録媒体の基本構成
図１は、本発明の第１の実施形態に係るインクジェット記録媒体（以下、単に記録媒体という）の基本構成を示す縦断側面図である。本発明においては、本実施形態におけるインクジェット記録媒体は、図１に示すように、基材上に２層以上の層構造を有するインク受容層５３を設け、インク受容層の上に樹脂層を設けたインクジェット記録用記録媒体である。インク受容層５３は、基材５０側のインク受容層をインク溶媒吸収性に優れた厚膜の空隙吸収型の溶媒吸収層１６０１と、表層側のインク受容層を溶融膜化可能な空隙吸収型の顔料浸透層１６００とを備える。顔料浸透層１６００は、溶媒吸収層の空隙構造は顔料粒子よりも十分に小さな細孔により構成され、顔料浸透層の空隙構造は顔料粒子よりも十分に大きな空隙径により構成されている。基材５０に面する位置にあるインク受容層は、インクの溶媒成分の吸収性に優れた厚膜の空隙吸収型の溶媒吸収層１６０１である。また、基材５０から離れた位置、すなわち、溶媒吸収層１６０１に面する位置にあるインク受容層５３は、溶融膜化可能な薄膜の空隙吸収型の顔料浸透層１６００である。溶媒吸収層１６０１のインク吸収速度は、顔料浸透層のインク吸収速度より高く設定している。樹脂層は、顔料浸透層の表面に露出部を残すように、顔料浸透層の表面に熱可塑性樹脂が離散的に設けられたものである。さらに、基材５０は、インク受容層５３の支持体となるシート体によって構成されている。前記樹脂層は、前記顔料浸透層の表面に露出部を残すように、前記顔料浸透層の表面に熱可塑性樹脂を離散的に設けた。
【００３７】
空隙吸収型のインク受容層では、空隙の毛細管現象によってインクを速やかに吸収するが、平均空隙径の大きさが小さくなるほどインク吸収速度が高くなる。また、インク吸収容量は空隙の容量の総和に応じて吸収するため、膜厚が大きいほどインク液体吸収容量が高くなる。従って、本実施形態におけるインクジェット記録媒体では、顔料浸透層１６００の平均空隙径よりも溶媒吸収層１６０１の平均空隙径が小さくなるように構成すると共に、顔料浸透層１６００の膜厚よりも溶媒吸収層１６０１の膜厚を大きくしている。
【００３８】
また、本実施形態のインクジェット記録媒体１は、顔料インクで記録することを前提としているため、顔料浸透層１６００の平均空隙径は顔料粒子の平均粒子径よりも十分に大きくなるように構成されている。また、溶媒吸収層１６０１の平均空隙径は顔料粒子の平均粒子径よりも小さくなるように構成されている。従って、前述のように、溶媒吸収層１６０１のインク吸収速度は顔料浸透層１６００よりも格段に高くなる。
【００３９】
従って、図３（ｂ）に示ように、顔料インク１００３の顔料粒子は顔料浸透層１６００の底部に吸収され、溶媒成分１６０７は、ほぼ全量が厚膜の溶媒吸収層１６０１に吸収される。すなわち、本実施形態の記録媒体では、顔料浸透層の空隙構造が顔料粒子よりも十分に大きな空隙径により構成されている。従って、顔料浸透層の毛細管力は比較的小さく、インク吸収速度はやや遅いが、流路抵抗は小さいので、図３（ａ）に示すように、顔料浸透層の表面に記録された顔料インクは、顔料粒子も含めてスムーズに顔料浸透層内に浸透吸収される。
【００４０】
一方、溶媒吸収層１６０１の空隙構造は、顔料粒子よりも十分に小さな細孔により構成されていることから、毛細管力が格段に大きく、インク吸収速度も格段に速い。但し、溶媒吸収層に形成される空隙は、顔料粒子よりも小さく流路抵抗も大きいため、顔料粒子は溶媒吸収層１６０１の表面に留まり、顔料インクの溶媒成分のみが溶媒吸収層１６０１内に高速で吸収される。すなわち、顔料インクは、溶媒吸収層１６０１と顔料浸透層１６００との界面で、固体である顔料粒子と液体である溶媒とに固液体分離される。顔料浸透層１６００の表面から吸収浸透してきた顔料インクが溶媒吸収層１６０１の界面に到達すると、溶媒吸収層１６０１の格段に大きな毛細管力によって、顔料インクの溶媒成分が高速で吸収され始めるので、顔料浸透層内にある顔料インクの浸透速度も急速に早まる。従って、顔料浸透層１６００の底部（溶媒吸収層１６０１と顔料浸透層１６００との界面）で顔料粒子が固液分離される際には、溶媒吸収層１６０１で高速に吸収される溶媒の流れによって顔料粒子が圧縮されながら薄膜で稠密に堆積し、顔料画像を形成する。このように、色材である顔料粒子が薄膜状に稠密に堆積した顔料画像は、光吸収特性に優れ、発色性に優れる。
【００４１】
また、本実施形態では、顔料インクの主体をなす溶媒成分を溶媒吸収層１６０１で全て吸収できるように、溶媒吸収層１６０１を十分な厚さで形成し、大きな吸収容量を確保している。このため、顔料浸透層１６００は、顔料粒子を全て収納できるだけの空隙容量があれば良く、薄層に構成することができる。従って、顔料浸透層１６００の表面に着弾した顔料インクは、顔料浸透層１６００内の空隙に吸収・浸透する際に、平面方向にも拡散するが、その浸透拡散幅は顔料浸透層の膜厚とほぼ同程度である。このため、厚膜の溶媒吸収層全体に亘って浸透拡散するインク受容層に較べて、本実施形態のインク受容層では、顔料浸透層における顔料インクの浸透拡散幅は軽微であり、形成される画像の解像度の劣化も大幅に軽減される。インクジェット記録方式では、隣接する顔料ドットが重なり合って各々の画素を埋めるように画像設計がなされている。従って、形成すべき顔料浸透層の膜厚は、所望の顔料ドットのにじみ量に合わせて調整すればよい。
【００４２】
このように、本実施形態のインクジェット記録媒体では、インク受容層１６０１を少なくとも２層以上に形成して各層の界面で固液分離を行うと共に、溶媒吸収層１６０１の厚さを大きく設定し、溶媒成分を全て吸収可能な溶媒吸収容量を確保している。このため、インク受容層での画像にじみを懸念することなく顔料インクを高濃度かつ稠密に堆積させることが可能であり、顔料浸透層１６００の底部に高濃度で高精細な顔料画像を形成することが可能になる。従って、高密度かつ高速でカラー画像などを記録しても、インク溢れが生じることがなく高濃度なカラー画像の形成が可能になる。また、顔料インクは、耐水性、耐光性および耐オゾン性等の耐候性に優れているが、前述のように、画像記録媒体の表面に形成された顔料画像は、一般的には顔料粒子相互の結合力が弱いため、耐擦過性の向上が必要である。本実施形態のインクジェット記録媒体１では、顔料粒子１６００は、溶媒吸収層１６０１との界面で溶媒成分と固液分離して、顔料浸透層底部に薄膜状で稠密な顔料画像を形成するので、顔料浸透層自体が顔料画像の保護層となって耐擦過性を向上させることができる。
【００４３】
さらに、インクジェット記録媒体の顔料浸透層１６００は、好ましくは図２（ｂ）に示すように顔料画像を形成した後、図２Ｃに示すようにヒートローラ２１と加圧ローラ２２とによって加熱圧着（加熱加圧）させることで、溶融膜化（図２（ｄ）参照）し得るよう構成されている。顔料浸透層１６００を加熱圧着させる場合、顔料浸透層１６００に付与された顔料インクが十分に顔料浸透層１６００および溶媒受容層１６０１内に浸透し、顔料浸透層１６００の表面に顔料インクが残留していないことが必要となる。本実施形態のインクジェット記録媒体では、インク受容層に付与されたインクが顔料浸透層１６００と溶媒吸収層１６０１との界面に達すると、前述のように、溶媒吸収層１６０１による高速な溶媒成分の吸収が開始される。その結果、インクの粘度および表面張力により顔料浸透層の表面に残っている顔料インクも千切れることなく、高速で内部に浸透し始める。そのため、顔料浸透層への浸透初期において、顔料粒子を浸透透過させるための大きな空隙で、インク浸透がやや低速であっても、顔料インクの一部が溶媒吸収層に到達した後には、細孔による大きな毛細管力により、顔料インクの溶媒成分が高速に吸収され始めることから、顔料浸透層内にある後続の顔料インクも高速にインク浸透され始める。
【００４４】
従って、本実施形態におけるインクジェット記録媒体では、顔料インクが顔料浸透層１６００の表面に滞留する時間は極めて短く、付与されたインクの全てが短時間で内部に吸収・浸透する。従って、インクジェット記録直後であっても、特別な乾燥手段や乾燥時間を必要とせずに、顔料浸透層を溶融膜化のための加熱圧着処理を開始することが可能になる。すなわち、インクが付与された後、直ちに加熱圧着処理で顔料浸透層の空隙を除去したとしても、顔料インクの溶媒成分は既に溶媒吸収層１６０１に吸収されているため、溶媒成分が顔料浸透膜側へと染み出すことはない。従って、溶媒成分が染み出すことによって記録物の表面が汚れたり、画像劣化が生じたりすることはない。
【００４５】
また、顔料浸透層１６００を溶融膜化は、市販のラミネータ装置を加圧加熱手段として利用することができる。この際、顔料インクの溶媒成分がインクジェット記録媒体の表面側に染み出すと、ラミネータ装置に設けられている加熱ローラなどの表面に溶剤などが付着することとなる。しかし、本実施形態における記録媒体では、前述のように、表面へのインクの染み出しが生じることはないため、加圧ローラを汚れることもない。
【００４６】
図２（ｂ）に示すように、本実施形態のインクジェット記録媒体１では、顔料インクを用いて記録すると、顔料画像１６０６は顔料浸透層１６００の底部界面に薄膜状に稠密に形成され、溶媒成分１６０７は溶媒吸収層１６０１内にほぼ全量が吸収される。図２Ｃに示すように、ヒートローラ２１および加圧ローラ２２により加熱圧着することで、顔料浸透層１６００は溶融膜化する。この際、溶媒吸収層１６０１の空隙構造が維持されているため、溶媒成分１６０７は溶媒吸収層１６０１から染み出すことなく内部に保持される。また、図２（ｄ）に示すように、顔料浸透層１６００は、顔料画像１６０６を包み込むように溶融膜化して顔料保護膜１６５０を形成することができる。
【００４７】
顔料保護膜１６５０は溶融膜化しているので、空隙構造を有する顔料浸透層１６００に比べて強固な保護膜として顔料画像を保護することができる。すなわち、顔料保護膜１６５０を形成することにより、顔料画像において耐擦過性などの機械的強度が向上すると共に、記録物の表面側から、汚染ガスや汚染液体が侵入するのを防止することができ、顔料画像の保存性を向上させることができる。また、顔料画像は、顔料浸透層１６００が溶融膜化した顔料保護膜１６５０の底部に、顔料粒子１６０６が包み込まれるように保持されるため、顔料画像は強固に保護される。さらに、顔料保護膜１６５０が、光学的透明かつ平坦に膜化すれば、ヘイズが低下し、表面グロス性が向上するため、顔料画像の画像視認性も向上する。
【００４８】
また、顔料浸透層を、複数の層によって形成することも可能である。例えば、溶媒吸収層の表面に第１の顔料浸透層を形成し、さらにその第１の顔料浸透層の表面に第２の顔料浸透層を設けることにより、顔料浸透層を複層化（ここでは２層化）しても良い。第２の顔料浸透層は、第１の顔料浸透層の空隙径よりも大きな空隙径を有しており、いずれの顔料浸透層も溶融膜化可能な材料によって形成されている。なお、第２の顔料浸透層は、第１の顔料浸透層の膜厚よりも小さな膜厚となっていることが好ましい。
【００４９】
第１の顔料浸透層の空隙径を第２の顔料浸透層の空隙径より小さいため、第１の顔料浸透層のインク吸収速度は、第２の顔料浸透層のインク吸収速度より高くなっている。第１の顔料浸透層のインク吸収速度をより高めることで、第２の顔料浸透層の空隙が吸収浸透した顔料インクを速やかに第１の顔料浸透層に吸収させることができる。
【００５０】
またインクジェット記録媒体に対して加熱圧着することにより、第１、第２の顔料浸透層および樹脂層は溶融膜化して、透明化する。これにより、第１の顔料浸透層底部に記録された薄膜状の稠密な顔料画像は、溶融膜化した第１、第２の顔料浸透層、樹脂層によって覆われ、保護される。つまり、第１、第２の顔料浸透層、樹脂層は、顔料画像の保護膜として機能する。このように、溶融膜化した第１の顔料浸透層の表層側に、同様に溶融膜化した第２の顔料浸透層が追加されることにより、表面からのガス液体侵入防止や、耐擦過性などの機械的強度をより向上させることができる。
【００５１】
また、上記第１、第２の顔料浸透層は、加熱圧着前には各顔料浸透層に空隙を形成し、加熱圧着後には溶融膜化して顔料画像を保護するように機能する樹脂微粒子を含む材料によって構成されている。しかし、この樹脂微粒子とは異なる特性の樹脂微粒子を用いて、別の機能を有する第２の保護膜を形成することもできる。例えば、軟化溶融膜化する際に、より平面性を向上させる樹脂を用いて表面グロス性に優れた画像記録物を得られるようにしたり、軟化溶融膜化した後により高い表面硬度が得られる樹脂を用いて機械的強度に優れた記録物を得られるようにしたりすることもできる。
【００５２】
しかしながら、空隙の大きな顔料浸透層では、インク吸収速度が遅くなるため、第２の顔料浸透層の内部で、顔料粒子や水および溶媒成分が長い時間保持されやすい。このため、第２の顔料浸透層は、顔料浸透層内でインクが千切れない範囲で、薄膜にすることが好ましい。第２の顔料浸透層を厚膜にし過ぎると、顔料インクがにじみ過ぎて、画像にじみが発生したり、記録解像度が実質的に低下したりする場合がある。図３１（ａ）〜図３１（ｃ）に示すように、複層化して厚膜となった顔料浸透層全体に顔料インクが浸透拡散することでドットは拡がる。この際、顔料インク浸透性が図３１（ａ）に示すように等方的であれば、複層化して厚膜となった顔料浸透層全体の厚みに相当する幅でドットが拡がってしまう（図３１（ｂ）参照）。また、インク吸収速度が格段に速い溶媒吸収層に溶媒成分の一部が吸収され始めると、インク吸収速度の遅い第２の顔料浸透層１６８０内部で、顔料インク１６９０が途切れて（図３１（ｂ）参照）、顔料粒子１６０６が分散して取り残されやすくなる場合がある（図３１（ｃ）参照）。従って、第２の顔料浸透層１６８０は、顔料浸透層内でインクが千切れない範囲で厚く構成することが好ましく、顔料浸透層が薄膜の場合には、保護膜機能の強化にも制限がある場合がある。
【００５３】
また、顔料画像は第１の顔料浸透層と溶媒吸収層の吸収層の界面に形成されているため、顔料画像は第１顔料浸透層と第２の顔料浸透層を介して視認することができる。図３３（ａ）は、インクを吸収するメカニズムについて示した図であって、インク受容層を拡大して示している。このとき、図３３（ａ）に示すように、第２の顔料浸透層１６００の空隙を形成している樹脂粒子の下部の部分１７００には顔料粒子１６０６が回り込めないため、この領域１７０４は記録できない非画像部となり、この非画像部はホワイトポイントとなる。このホワイトポイントが形成された場合、画像の濃度が低下して、高精彩な画像形成が困難になる場合がある。このような場合は、図３３（ｂ）に示すように、多量の顔料インクを吐出して記録媒体への打ち込み量を高くして、顔料粒子１６０６を第１の顔料浸透層１６８０との界面まで積み上げる。このようにして、第２の顔料浸透層１６００の高さ１７０２以上になるように顔料粒子を積み上げれば、ホワイトポイント１７００が発生している樹脂粒子の上部１７０１にも顔料粒子が積み上げられるため、ホワイトポイントがなくなり、高濃度の画像形成が可能となる。なお、打ち込み量を多くした場合は、顔料インクの溶媒１６０７が顔料浸透層内で滞留しないように、打ち込まれた顔料インクの多量の溶媒成分がほぼ全量溶媒吸収層に速やかに吸収されるように、溶媒吸収層の厚み１７０３を厚くすればよい。
【００５４】
また、空隙の大きな顔料浸透層は、溶融膜化する前は、機械的強度が脆くなりやすく、顔料画像記録時に粉落ちするなど搬送性に課題が生ずる場合もある。さらに、大きな空隙径を構成するためには、大粒径の樹脂微粒子を用いる必要がある。しかし、樹脂材料によっては大粒径の樹脂微粒子は、造粒しにくく樹脂材料自体が制限され、所望の保護膜機能を実現しにくい場合もある。
【００５５】
また、記録媒体のインク受容層５３に形成される画像を保護する目的で、加熱圧着により溶融可能であり且つ顔料インクを殆ど吸収しない熱可塑性樹脂１００２を設けることも考えられる。但し、インク受容層５３のうち、顔料粒子よりも小さい空隙を有する溶媒吸収層の表面に上記熱可塑性樹脂を設けると、形成される画像に色材を付着させることができない（記録できない）非画像部としてのホワイトポイント１６０８が発生することがある。
【００５６】
図４は、溶媒吸収層１６０１の表面に、上記のような特性を有する熱可塑性樹脂１００２を、顔料画像の追加的な保護膜として離散的に設けた例を示している。このインクジェット記録媒体では、溶媒吸収層１６０１が露出した部分１００１で、顔料インク１００３の顔料粒子１６０６が固液分離されることになり、インク受容層５３内へは浸透しない。このため、離散的に配した非インク吸収性の熱可塑性樹脂１００２の直下部のインク受容層５３には顔料粒子１６０６が回り込めない領域１６０８が発生する。この領域１６０８が記録できない非画像部であるホワイトポイントとなり、このホワイトポイントが形成されることによって記録媒体中のエリアファクターが減少し、画像濃度の低下を招くこととなる。
【００５７】
これに対して、本実施形態のインクジェット記録媒体１では、図２（ａ）ないし２（ｄ）に示すように、顔料浸透層１６００の表面に、加熱圧着により溶融可能であり且つ顔料インクをほぼ吸収しない熱可塑性樹脂１００２を、熱可塑性樹脂部１０００として離散的に配置することで樹脂層１０１２を形成している。すなわち、顔料浸透層１６００が直接露出した露出部１００１を海状に残し、熱可塑性樹脂１０００を複数の島状に形成している。このように、海島状に樹脂層１０１２を構成した場合、図３（ａ）に示すように、樹脂層１０１２に着弾した顔料インク滴１００３は、熱可塑性樹脂１００２には吸収されず、顔料浸透層１６００が露出した露出部１００１に一部が垂れ落ちる。その結果、空隙構造でインク吸収速度の速い顔料浸透層１６００の内部に顔料インクの滴１００３の全てが速やかに引き込まれる。
【００５８】
顔料浸透層１６００の平均細孔径は、顔料インクの色材である顔料粒子径よりも大きいため、顔料粒子も顔料浸透層１６００内に入り込むことが可能である。顔料インクは、顔料粒子よりも空隙が大きい顔料浸透層１６００の内部へ速やかに浸透拡散するが、顔料粒子よりも空隙が小さい溶媒吸収層１６０１との界面で、顔料画像１６０６と溶媒成分１６０７とに固液分離される。図３（ａ）に示すように、顔料浸透層１６００内では、顔料インク１００３は膜厚方向だけでなく、膜平面方向にも拡散浸透するため、図３（ｂ）に示すように、熱可塑性樹脂１００２の直下にも顔料インクが回り込んで、非画像部となるホワイトポイントの発生を抑制しながら、顔料浸透層底部に顔料画像１６０６を形成することができる。すなわち、顔料浸透層１６００の空隙吸収構造における毛細管効果により、顔料浸透層１６００内に顔料インクが浸透拡散することで、顔料インクを殆ど吸収しない熱可塑性樹脂１００２の直下にも顔料粒子１６０６が入り込むことが可能となる。このため、インクジェット記録媒体におけるエリアファクターを向上させることができる。
【００５９】
顔料浸透層の内部に吸収浸透した顔料インクは、顔料浸透層の浸透異方性に応じて、膜厚方向及び水平方向に拡がりながら吸収される。顔料浸透層の浸透異方性は、インクジェット記録画像設計の根幹となるインクドットの拡がりを適切に制御できるように設計、製膜すればよい。すなわち、大きめのインクドットを必要とする場合は、膜厚方向の浸透性よりも水平方向の浸透性を高くする。逆に、小さめのインクドットを必要としてインクの吸収可能量を大きくする場合には、水平方向の浸透性よりも膜厚方向の浸透性を高めると共に顔料浸透層の膜厚を調整すればよい。
【００６０】
また、浸透異方性を持たせずに、等方的に浸透させることで顔料浸透層の製膜生産性を向上させることも可能である。この場合、所望のインクドットの拡がりになるように顔料受浸透層全体の浸透拡散性を制御して、所望のインク吸収可能量に応じて、膜厚などで調整すればよい。顔料浸透層の顔料インク浸透性が等方的であれば、顔料浸透層の厚みにほぼ相当する幅でドットが拡がり、ホワイトポイントの発生を抑制することが可能になり、これによってエリアファクターを向上させることができる。
【００６１】
樹脂層１０１２は、図１６（ｂ）に示すように、顔料画像を形成した後、図１６（ｃ）に示すように加熱圧着することで溶融膜化させることができる。顔料浸透層１６００も同様に、加熱圧着によって溶融膜化するように構成し、図１６（ｄ）に示すように、樹脂層１０１２と同時に溶融膜化させるようにしてもよい。
【００６２】
また、図２９（ａ）に示すように顔料浸透層１６００自体は溶融膜化させずに空隙構造を維持したままで、図２９（ｂ）に示すように加熱圧着によって軟化溶融した熱可塑性樹脂１００２を、顔料浸透層１６００の空隙構造を埋めるように浸透させて顔料浸透層１６００を膜化させてもよい（図２９（ｃ））。前述のように、顔料インクの液体成分である溶媒成分１６０７は、殆ど全量が溶媒吸収層１６０１に吸収され、顔料浸透層１６００には残留しない。そのため、画像を記録した直後に加熱圧着を行い、熱可塑性樹脂１００２もしくは顔料浸透層１６００自体も同時に溶融膜化して顔料浸透層１６００の空隙を消滅させたとしても、溶媒吸収層１６０１の空隙が維持されていれば、溶媒成分が染み出すことはない。従って記録物や加熱ローラの表面が溶媒によって汚すことなく、速やかに熱可塑性樹脂１００２や顔料浸透層１６００の溶融膜化処理を行うことができる。
【００６３】
本実施形態のインクジェット記録媒体では、顔料浸透層１６００の空隙（図１６（ａ）参照）に生じる毛細管現象によって、顔料浸透層１６００内に顔料インクが浸透拡散することから、熱可塑性樹脂１００２直下にも顔料粒子１６０６が入り込む。このため、図１６（ｂ）に示すように、顔料画像１６０６は顔料浸透層１６００の底部界面に薄膜状に稠密に形成され、溶媒成分１６０７は溶媒吸収層１６０１内にほぼ全量が吸収される。図１６（ｃ）に示すように、ヒートローラ２１及び加圧ローラ２２により加圧加熱することで、熱可塑性樹脂１００２、もしくは顔料浸透層１６００自体も同時に溶融することで、顔料浸透層１６００は溶融膜化し、強固な強化顔料保護膜１６５１を形成する。この際、溶媒吸収層１６０１の空隙構造は維持されているため、溶媒成分１６０７は染み出すことなく保持される。図１６（ｄ）に示すように、顔料浸透層１６００は熱可塑性樹脂１００２とともに、顔料画像１６０６を包み込むように溶融膜化して空隙構造を消滅させる。これにより、強化顔料保護膜１６５１が形成される。
【００６４】
強化顔料保護膜１６５１は熱可塑性樹脂１００２と合わせて溶融膜化しているので、顔料浸透層１６００だけを溶融膜化した顔料保護膜１６５０に比べて、より厚膜で強固な保護膜として顔料画像を保護することができる。すなわち、擦過性など機械的強度がさらに向上すると共に、インクジェット画像記録物表面からの刺激光に対する顔料画像の耐光性がさらに向上する。また、顔料画像１６０６は、溶融膜化した強化顔料保護膜１６５１の底部に、顔料粒子が包み込まれるように保持されているので、顔料画像１６０６は強固に保持される。さらに、強化顔料保護膜１６５１が、光学的に透明であり、且つ平坦に膜化すれば、ヘイズが少なくなり、表面グロス性も向上するため、顔料画像１６０６の画像視認性も向上する。
【００６５】
上記のように、本実施形態におけるインクジェット記録媒体では、薄膜の顔料浸透層１６００の表面に、加熱圧着によって溶融可能な熱可塑性樹脂１００２を、熱可塑性樹脂部１０００として離散的に配置している。これにより、ホワイトポイントを発生させることなく、樹脂層１０１２を積層することができ、顔料インクを吸収しない熱可塑性樹脂を用いて樹脂層１０１２を形成することも可能である。従って、膜状もしくは粒子状などの様々な形状の熱可塑性樹脂を広く樹脂層１０１２として適用可能である。また、樹脂層１０１２は顔料インクを殆ど吸収しないため、画像のにじみや解像度の低下を発生させるおそれはないため、十分な厚さの保護膜を形成することができる。すなわち、顔料インクの浸透拡散が適切に制御された薄膜の顔料浸透層の表面に、顔料インクを吸収せず、かつ溶融可能な熱可塑性樹脂を離散的に配する場合、顔料インクの液滴径程度の厚さの樹脂層１０１２を設けても、顔料浸透層での吸収特性は十分に維持される。従って、顔料浸透層１６００の底部に顔料画像を形成した後、加熱圧着を行うことで、顔料浸透層１６００と十分な厚さの樹脂層１０１２を溶融膜化することで、長期保存性に優れた高品質、高精細な画像記録物が得られる。但し、インクを殆ど吸収しない熱可塑性樹脂上に着弾した顔料インクの液滴が、着弾衝撃により変形しても、液滴の一部が高速吸収性を有する顔料浸透層１６００の表面に速やかに到達できないほどに、樹脂層１０１２を厚くすることは避ける必要がある。すなわち、インクジェット記録時の、顔料インクの液滴の大きさよりも、樹脂層１０１２を格段に厚くすることは、インクジェット記録媒体のインク吸収性を低下させるため、好ましくない。
【００６６】
一方、海島状の樹脂層１０１２は、顔料インクの吸収性に囚われることなく、十分な厚さで構成することができるので、種々の樹脂材料を含有してもよい。例えば、樹脂層１０１２に、記録物の表面質感を改善する表面質感向上材を加えることで、インクジェット記録媒体および記録物における表面の質感を向上させることができる。例えば、記録物表面のベタツキや指紋残りなどを抑制することができる。また、同様に、樹脂層１０１２に、ＵＶ吸収剤、着色材、遮光材、発光材（蛍光燐光蓄光）などの光学的な機能向上材を加えて、さらなる機能強化を図ることもできる。
【００６７】
本発明のインクジェット記録媒体では、図３２（ａ）〜図３２（ｄ）に示すように、顔料画像を形成した後に加熱圧着処理を行うことで溶媒吸収層１６０１も溶融膜化するように構成することができる。すなわち、前記の顔料浸透層１６００と同様に、加熱圧着によって溶融変形し易い樹脂微粒子をバインダー樹脂により結合することで、空隙が形成された空隙吸収型の溶媒吸収層１６０１として構成すれば良い。但し、前記の如く、顔料インクを用いてインクジェット記録を行った直後には、顔料インクの液体成分である溶媒成分１６０７は、殆ど全量が溶媒吸収層１６０１に吸収されている。そのため、溶媒吸収層１６００の樹脂微粒子が軟化溶融して空隙構造が消滅しても、溶媒指浸透層１６０１からの溶媒成分の染み出しが生じないようにすることが望ましい。
【００６８】
溶剤成分の染み出しを解消する方法としては、インクジェット記録を行った後に、溶媒吸収層１６０１が吸収した揮発性の溶媒成分を蒸発させるための時間を設定したり、溶媒成分を積極的に蒸発させたりするための、乾燥工程または乾燥装置などを設ければよい。顔料インクの溶媒成分の中で、主要な溶媒成分として水やアルコールなどの揮発性溶剤が用いられるのが一般的であり、溶媒吸収層１６０１に吸収された後でも十分に乾燥させることが可能である。但し、極少量の不揮発性溶剤を顔料インクの溶媒成分として用いる場合もある。そのため、加熱圧着によって、溶媒吸収層１６０１の空隙を形成している樹脂微粒子が軟化溶融して膜化しても、顔料インクに含まれる少量の不揮発性溶剤を保持できるように構成することが好ましい。
【００６９】
図３２（ｄ）に示すように、軟化溶融して透明に膜化した溶媒吸収層１６６０は、顔料浸透層１６００に形成された顔料画像１６０６の強固な保護膜としても機能する。このため、空隙構造を維持したままの溶媒吸収層に比べて、記録物の端面などから汚染液体や有害ガスなどが進入することによる汚染による劣化を防止することができるので、長期保存性をさらに向上させることができる。
【００７０】
また、図３２（ａ）〜図３２（ｄ）に示すように、インクジェット記録媒体の基材５０が透明で、形成された反転画像１６０６（図３２（ｂ））を、矢印１６４９に示す方向から（基材５０側から）視認するように利用することも可能である。この場合は、顔料浸透層１６００や樹脂層１０１２が画像の裏面の保護層となり、透明な基材５０自体を顔料画像の厚膜の表面保護層として機能させることができる。この場合、図３２（ｃ）に示すように加熱圧着によって溶媒吸収層１６０１が軟化溶融して膜化すると（図３２（ｄ）参照）、溶媒吸収層１６０１の空隙や樹脂粒子界面で光が散乱することによって生ずる透明性の低下を抑制することができる。その結果、顔料浸透層１６００の底部に稠密な薄膜状に形成された顔料画像の、溶媒吸収層１６０１側からの視認性を向上させることができる。
【００７１】
また、顔料画像の裏面保護層となる樹脂層１０１２に、着色材や発光材（蛍光燐光蓄光）などの光学的な機能向上材１６５６を加えて、顔料画像の視認性の向上を行うなど、さらなる機能強化をすることもできる。
【００７２】
また、図５（ｃ）に示すように、溶媒吸収層１６０１を複数の層に分けて積層することも可能である。この場合、各溶媒吸収層１６０１が、各空隙吸収型のインク受容層としての基本的な機能を有し、かつ各溶媒吸収層１６０１のインクの吸収速度が顔料浸透層１６００側から基材５０側に向かって順次大きくなるように構成してあればよい。また、インク吸収速度の最も大きい最下層の溶媒吸収層（最も基材５０に近い溶媒吸収層）は、着弾した顔料インクのほぼ全ての溶媒成分が吸収されることでほぼ満杯になるので、最下層の溶媒吸収層には十分なインク吸収容量が必要である。
【００７３】
本実施形態におけるインクジェット記録媒体では、図１０（ａ）〜図１０（ｄ）に示すように、基材の裏面に、加熱圧着処理によって接着性を発現するヒートシール層１２００を設けることができる。前述のように、顔料浸透層１６００もしくは樹脂層１０１２は、加熱圧着処理によって、溶融膜化できるように構成することが可能である。顔料画像１６０６を顔料浸透層１６００の底部に記録した後に、基材裏面のヒートシール層１２００と、表層の顔料浸透層１６００もしくは樹脂層１０１２とを、インクジェット画像記録物の表裏のヒートシール層として利用することが可能である。このため、インクジェット記録媒体を、包装シートなどにも活用することができる。すなはち、内容物を収容した被包装物を本実施形態におけるインクジェット画像記録物で包装すれば、包装材料として利用することもできる。
【００７４】
以上のように、本実施形態のインクジェット記録媒体は、耐水性、耐光性および耐オゾン性など耐候性に優れた顔料インクで記録した場合に課題となっていた、画像の耐擦過性の低下や画像品質の低下（濃度低下や画像にじみの発生）を解決することができる。すなわち、本実施形態におけるインクジェット記録媒体によれば、耐擦過性に優れた画像を記録することができると共に、画像の濃度低下や画像にじみを抑えて高精細・高濃度の画像を形成することが可能になる。
【００７５】
また、本実施形態におけるインクジェット記録媒体は、高いレベルでの画像の耐久性が要求されるサイン＆ディスプレイやグラフィックアーツなどの分野の店頭ＰＯＰや店頭プライス等の屋内あるいは屋外の広告用途において得に有効である。すなわち、従来は、顔料インクで記録した記録物に、ラミネートフィルムを位置合わせして、空気抜き処理を行いながら貼り合せる工程や、端面を切り落とす工程などの特別な前処理および後処理が必要であった。これに対し、本実施形態のインクジェット記録媒体を用いる場合には、記録物を直接ラミネータ装置で加熱圧着するだけで強固な保護膜を形成できるので、簡易な工程で保存性に優れたインクジェット記録物を作成することでできる。さらに、基材、インク受容層としての溶媒吸収層と顔料浸透層、海島状の樹脂層の各々を、顔料インクの受容や吸収などのインクジェット記録時の基本的な機能と、顔料画像を形成した記録物の保存性向上や視認性向上など溶融膜化後に活用するための機能とを、明確に分離させて構成している。このため、用途に応じて、各々の層に付加的な機能を加える機能付加設計を容易に行うことができる。
【００７６】
また、図５（ａ）、５（ｂ）に示すように、各層の間のいずれかの界面に、各々の層の材質・製膜方法などを考慮して、層同士の密着性を向上させるための密着層１６０３を設けてもよい。これによれば、各々の不用意な層間剥離を防止することが可能になる。但し、密着層１６０３は、層間で顔料インクの毛細管浸透が必要な場合は、毛細管現象による顔料インクの移動を妨げないように親水性を考慮した材料などを用いて極薄膜状に構成する必要がある。
【００７７】
また、インクジェット記録媒体１は、用途に応じて、基材５０と溶媒吸収層１６０１を介してあるいは顔料浸透層を介して画像を視認することも可能である。例えば、基材５０と溶媒吸収層１６０１を介して画像を視認する場合は、記録媒体１に反転画像を記録する。この場合、基材５０と溶媒吸収層１６０１は、顔料浸透層１６００の底部に記録された顔料画像を、厚膜の溶媒吸収層１６０１と強度に優れた厚い基材５０とで覆うこととなるため、これらが顔料画像の強固な保護層としても作用する。但し、基材５０と溶媒吸収層１６０１は、光学的な透明性が必要となる。特に、溶媒吸収層１６０１においては、インク吸収速度が高く、かつ光学的にも透明性に優れるようにすることが好ましい。そのためには、溶媒吸収層１６０１の空隙構造が可視光の波長よりも格段に小さくなる平均細孔径とすると共に、十分なインク吸収容量を得る細孔容積を確保し得る厚膜にすればよい。あるいは、溶媒吸収層を加圧加熱によって溶融膜化可能な材料で構成しておき、顔料画像形成後、溶媒吸収層に吸収した溶媒成分を十分に乾燥させた上で、顔料浸透層１６００や樹脂層１０１２と共に溶融膜化して透明化しても良い。
【００７８】
逆に、顔料浸透層１６００を介して画像を視認する場合は、インクジェット記録媒体に正像画像を記録する。このような場合、前述したように、顔料浸透層１６００が顔料浸透層１６００底部に記録された顔料画像の保護層となる。このとき、基材５０と溶媒吸収層１６０１は、光学的な透明性を低くするため、不透明あるいは白色に形成することが望ましい。特に溶媒吸収層１６０１は、空隙構造が可視光の波長と同等または大きい平均細孔径を用いればよい。あるいは、白色隠蔽層、蛍光燐光蓄光発光層としての光学的な機能層を基材５０と溶媒吸収層１６０１との間に設けてもよい。
【００７９】
また、本実施形態の記録媒体１は、図３４（ａ）に示すように、基材５０の裏面に粘着層１９００および剥離シート１９０１を設けてもよい。図３４（ｂ）に示すように、顔料画像を形成後に、加熱圧着処理(図３４（ｃ）)によって顔料浸透層および樹脂層は溶融膜化し (図３４（ｄ）)する。その後、剥離シートを剥がして(図３４（ｅ）)、粘着層と画像支持体を張り合わせる(図３４（ｆ）)。これによって、様々な画像支持体に記録後の記録媒体（記録物）を貼付することができる。なお、本例において、加熱圧着(図３４（ｃ）)により顔料浸透層および樹脂層を溶融膜化させた場合、ヒートローラ２１により加熱された熱は顔料浸透層１６００、溶媒吸収層１６０１、基材５０を介して粘着層１９００に伝わる。このとき、加圧ロール２１、２２による剥離シート１９０１と基材５０との間の粘着層１９００に対するせん断力が、剥離シート１９０１と基材５０との間の粘着力を超えないように、粘着層の粘着剤が溶融しない範囲で加熱を行う。これによれば、加熱圧着処理における加熱によっても粘着層の温度を低く保つことができるため、粘着層１９００の熱による劣化を少なくすることができ、良好な粘着性を保つことができる。本例におけるインクジェット記録媒体は、ラベル用途で用いる場合や、サイン＆ディスプレイ用途で本実施形態におけるインクジェット記録媒体を画像支持体に貼り付けて使用する場合などに有効である。
【００８０】
以下、本実施形態におけるインクジェット記録媒体１の各構成要素について、より具体的に説明する。
【００８１】
１．２  基材
基材５０は、インクジェット記録画像を形成する画像記録時において、インクジェット記録媒体１のカールを抑制し、搬送性を良好にする搬送層としての機能を有する。また、基材５０の搬送性をさらに向上すべく、滑り性などを改善するための公知の搬送補助層を裏面側に設けてもよい。また、基材５０の表面には密着層１６０３（図５（ａ）ないし５（ｄ）参照）などを付与してもよい。このとき密着層１６０３に前画像層などの機能層など他の機能を付与してもよい。また、顔料浸透層１６００と熱接着を可能にするヒートシール層などを設けてもよい。さらには、基材の裏面に、図３４（ａ）ないし図３４（ｆ）に示すように、粘着層と剥離シートなどを設けてもよい。
【００８２】
また、基材５０はグラビア記録やレーザー加工などの汎用的な描画手段で、予め有色画像やホログラム画像などの前画像層を設けておくことも可能である。さらに、基材５０は、透明なもの、不透明なもの、有色なものなどを適宜選択して用いることが可能であり、顔料画像を視認する方向および用途に適したものを選択すればよい。なお、透明な基材５０の一部分にのみ、前画像層として白色記録を施して部分白色層を設けてもよい。部分白色層は、包装材料の中でも薬包や分包用途などに好適である。すなわち、部分白色層により、部分白色層の上部に形成されたカラー画像の視認性が向上する。また、白色層のない部分は、透明のフィルムとなるため、包装された内容物の視認、確認も行うことができ、薬の飲み間違えも防止できる。
【００８３】
インクジェット記録媒体における基材５０は、機械的強度や耐水層としての物理的な裏面保護膜やUV・オゾン保護層としての保護機能を有することも可能であるが、さらに、白色隠蔽層、蛍光燐光蓄光発光層としての光学的な機能層として活用することも可能である。
【００８４】
１．２．１  基材の材料
本発明のインクジェット記録媒体は、サイン＆ディスプレイの分野や、グラフィックアートの分野等の業務用あるいは産業用途での使用に加え、写真記録、名刺、はがき等の個人向け記録用途等、様々な用途に使用することができる。このような用途において、高速で画像記録を行う場合、および大判での画像記録を行う場合などには、ロール状の記録媒体を用いることが望ましい。基材５０の厚みは、好ましくは５μｍ以上、１００μｍ以下、より好ましくは１５μｍ以上５０μｍ以下とすることにより、インクジェット記録媒体の搬送性を向上させることができる。
【００８５】
逆に、カットシートやプレート状のインクジェット記録媒体のための基材５０は、耐カール性や給紙性能などから、機械的強度や固さに優れている厚い基材５０を搬送層として用いるのが好ましく、基材５０の厚みは３０μｍ以上３００μ以下、より好ましくは５０μｍ以上１５０μ以下とすればよい。但し、基材５０の厚みは、搬送性や材料強度を考慮して適宜決定すればよく、特に限定されない。要は、用途に応じて、良好な搬送性を維持できればよい。
【００８６】
機械的特性と熱的特性から、好ましい基材５０の材料としてはポリエチレンテレフタレート（ＰＥＴ）の場合が多いが、基材５０を構成する樹脂は、インクジェット記録媒体の用途に応じて適宜選択すればよく、以下の様々な材質のものを用いることができる。
【００８７】
例えば、基材５０を構成する樹脂フィルムの材料としては、・ポリエチレンテレフタレート、ポリブチレンテレフタレート、ポリエチレンテレフタレート／イソフタレート共重合体等のポリエステル樹脂；・ポリエチレン、ポリプロピレン、ポリメチルペンテン等のポリオレフィン樹脂；・ポリフッ化ビニル、ポリフッ化ビニリデン、ポリ４フッ化エチレン、エチレン−４フッ化エチレン共重合体等のポリフッ化エチレン系樹脂；・ナイロン６、ナイロン６，６等の脂肪族ポリアミド樹脂；・ポリ塩化ビニル、塩化ビニル／酢酸ビニル共重合体、エチレン／酢酸ビニル共重合体、エチレン／ビニルアルコール共重合体、ポリビニルアルコール、ビニロン等のビニル重合体樹脂；・三酢酸セルロース、セロハン等のセルロース系樹脂；・ポリメタアクリル酸メチル、ポリメタアクリル酸エチル、ポリアクリル酸エチル、ポリアクリル酸ブチル等のアクリル系樹脂；・ポリスチレン、ポリカーボネート、ポリアリレート、ポリイミド等の、その他の合成樹脂、例えば、ポリアミド系樹脂；が挙げられ、市販品としては東レ株式会社製のミクロトロン等が挙げられる。
【００８８】
樹脂フィルムは、１種を単独で用いること、または２種以上を複合あるいは積層して用いることができる。その他、ガラス、金属板、木材などを用いることも可能である。また、樹脂の中にシリカやアルミナ、グラファイト等のフィラーを添加し、熱伝導性を高めたものを用いてもよい。フィラーとしては上記以外にも公知のものを用いることができる。
【００８９】
以上の材料の中でも、高速記録を想定すれば、ポリアミド系樹脂は熱伝導率が高く、強度、寸法安定性などに優れるため、好ましく用いることができる。例えば市販品としては東レ株式会社製のミクロトロン（商品名）等を用いることが好ましい。また、低速記録を想定すれば、安価であり、かつ強度、寸法安定性に優れたポリエチレンテレフタレート等を用いることが好ましい。
【００９０】
また、基材５０として、紙をベースとしたものを用いてもよい。なお、紙の種類も特に限定されない。例えば、紙ベースの材料としては、コンデンサーペーパー、グラシン紙、硫酸紙、サイズ度の高い紙、合成紙（ポリオレフィン系、ポリスチレン系）、上質紙、アート紙、コート紙、キャストコート紙、壁紙、裏打用紙、合成樹脂またはエマルジョン含浸紙、合成ゴムラテックス含浸紙、合成樹脂内添紙、板紙、セルロース繊維紙などが挙げられる。その他、基材５０として、合成ゴムシートに薄板状の磁性体を含有したマグネットシートを用いてもよい、マグネットシートを基材に用いることで、インクジェット記録媒体は、金属製の冷蔵庫等、厨房に設置のものに容易に付けることができる。
【００９１】
また、本発明のインクジェット記録媒体を、各種ギフトや医薬品等のパッケージ包装や薬等の分包、ＰＴＰ包装、ブリスターパック等の包装フィルムとして用いることもできる。このような場合は、基材５０のインク受容層１６０１に接する面とは反対の面にヒートシール層を用いてもよい。包装フィルムとして用いる場合は、前述した基材５０のなかでも、ポリプロピレン系樹脂からなる樹脂フィルムを基材５０として用いることが好ましい。包装フィルムにおいては、開封時の裂け目部分においてインク受容層に発生するバリ、基材５０からのインク受容層５３の剥がれ落ち、折り曲げによるインク受容層の割れ、および基材５０からのインク受容層の剥がれ落ち、などを防止することが望ましい。この観点から、特にポリオレフィン系樹脂が好ましい。ポリプロピレン系樹脂は、インク受容層に含まれる水溶性樹脂と親和性が高く、基材５０とインク受容層との接着性をさらに高めることができる。ポリプロピレン系樹脂としては、結晶性ポリプロピレン（ホモポリプロピレン）の他、エチレン、ブテン、ペンテン、ヘキセン等を共重合したコポリマーやターポリマーであっても、ある程度の剛性を確保できるものであれば使用することができる。
【００９２】
また、基材５０の透明性は特に限定されず、画像を視認する方向や用途に応じて適宜選択することができる。例えば、顔料浸透層底部に稠密な薄膜状に形成された顔料画像を、顔料浸透層１６００側から視認する場合は、基材５０に、可視光を散乱し易い大粒径の金属または樹脂の微粒子や中空の樹脂微粒子などの白色顔料を含有させることで、基材を背景隠蔽層として機能させるようにしてもよい。さらには、基材に蛍光体微粒子などの発光粒子を付加することで、蛍光燐光蓄光発光層として活用し、さらなる画像視認性の向上を図ることも可能である。このように溶媒吸収層や基材に背景隠蔽層としての機能を持たせる場合、溶媒吸収層には透明性を要求されないため、溶媒吸収層の本来の機能である顔料インクの溶媒成分の高速吸収性・大容量吸収性など、液体の吸収特性に特化した設計をすることが可能になる。従って、溶媒吸収層や基材に背景隠蔽層としての機能を持たせる場合には、本発明のインクジェット記録媒体の基本的な機能であるインク吸収性をさらに高めることが可能になり、より高精細・高画質で視認性に優れた画像を形成することができる。一方、例えば、顔料浸透層底部に稠密な薄膜状に形成された顔料画像を、基材側から視認する場合は、透明性の高い基材を用いればよい。このような場合は、溶媒吸収層にも透明性を要求されるため、溶媒吸収層１６０１が軟化溶融して膜化するなどして、溶媒吸収層１６０１の空隙や樹脂粒子の界面による光散乱によって生ずる透明性の低下を回避するようにすればよい。
【００９３】
１．２．２  前記録層
また、記録物の意匠性を向上させるために、基材５０には、画像が記録された前記録層を設けてもよい。基材５０上に補助的な画像（プレプリント）を施してもよい。また、基材の一部に白色記録を施して部分白色層を形成してもよい。部分白色層を予め基材５０に付与することにより、部分白色層の上部に形成されたカラー画像の視認性を向上することができる。前記録層は、グラビア印刷など公知の印刷方法で基材上に予め印刷しておいてもよい。また、ホログラム層などレーザー描画など公知の光学的付加画像層を基材上に付加しておいてもよい。
【００９４】
１．２．３  粘着層と剥離シート
本実施形態の記録媒体１をサイン＆ディスプレイやラベル等の用途で画像支持体に貼付して使用する場合、図３４（ａ）に示すように、基材５０の裏面に粘着層１９００および剥離シート１９０１を設けてもよい。図３４（ｂ）に示すように、顔料画像を形成した後（ｂ）に、加熱圧着処理(図３４（ｃ）)によって顔料浸透層１６００を溶融膜化する加熱圧着処理(図３４（ｄ）)後、剥離シートを剥がして(図３４（ｅ）)、粘着層と画像支持体を張り合わせる(図３４（ｆ）)ことによって、様々な画像支持体に貼付することができる。上記粘着層を構成する粘着材の材料としては、特に限定されず、常温で短時間、わずかな圧力を加えるだけで画像支持体に接着可能なものが好ましく使用できる。また、剥離シートは、基材上に離型剤をコーティングしたものが使用できる。剥離シート９０１の基材としては、上述したインクジェット記録媒体の基材と同様のものが使用できる。一方、離型剤としては、シリコーンワックスなどのワックス類に代表されるシリコーンワックス、シリコーン樹脂などのシリコーン系材料；フッ素樹脂などのフッ素系材料；、ポリエチレン樹脂等、が挙げられる。
【００９５】
１．２．４  ヒートシール層
本実施形態の記録媒体１を包装材料として用いる場合、基材５０はその基材５０の片面あるいは両面にヒートシール層を備えていてもよい。図６に示すように、基材５０にヒートシール層を備えた構成を挙げることができる。基材５０には、インク吸収層５３側の面とは反対の面（図６中の下面）に、接着性に優れたヒートシール層１２００（１）が備えられている。基材５０と溶媒吸収層１６０１との間のヒートシール層１２００（２）は、必ずしも備える必要はないが、ヒートシール層１２００（２）は密着層１６０３として作用する。記録媒体１は、このような基材５０上に空隙吸収型の溶媒吸収層１６０１を設け、その溶媒吸収層１６０１の表面に、顔料浸透層１６００を設けることにより構成される。
【００９６】
上記の記録媒体１を折り返すことにより、顔料浸透層１６００を介して、ヒートシール層１２０１（１）と接着することができる。例えば、図６（ｂ）のように、顔料浸透層１６００にヒートシール層１２００（１）が接着可能、あるいは図６（ｃ）にように、顔料浸透層１６００に他の顔料浸透層１６００が接着可能である。もしくは、図６（ｄ）のように、ヒートシール層１２００（１）に他のヒートシール層１２００（１）が接着可能である。また、顔料浸透層の表面に設けた樹脂層１０１２を表側のヒートシール層とし、裏側のヒートシール層と合わせて表裏のヒートシール層として活用してもよい。
【００９７】
ヒートシール層を構成するヒートシール性樹脂材料としては、ポリエチレン系樹脂及びポリプロピレン系樹脂の少なくとも一方であることが好ましい。ポリエチレン系樹脂としては、ＨＤＰＥ、ＬＤＰＥ、Ｌ・ＬＤＰＥを挙げることができる。一方、ポリプロピレン系樹脂としては、プロピレン−α−オレフィン共重合体、及びこれらの混合物を挙げることができる。このとき、ヒートシール性、フィルムの透明性、及び耐傷付き性等を勘案すると、α−オレフィンに由来する構成単位の含有率が３〜５０モル％のものが好適である。樹脂は、ランダム共重合体及びブロック共重合体のいずれでもよいが、ランダム共重合体が好ましい。上記のα−オレフィンとしては、例えば、エチレン、１−ブテン、１−ペンテン、１−ヘキセン、１−ヘプテン、１−オクテン、１−ノネン、１−デセン、４−メチル−１−ペンテン等の炭素数２〜１０のものを挙げることができる。これらのα−オレフィンは、２種以上を用いてもよい。
【００９８】
以上のヒートシール性樹脂材料のなかでも、プロピレン系樹脂は比較的低温度で接着可能であるために好ましい。また、ヒートシール性樹脂材料は、基材を形成し得るポリプロピレン系樹脂等よりも融点が低いことが好ましい。このような材料としては、エチレン・ブテン−１共重合体、エチレン・プロピレン・ブテン−１共重合体、エチレン・アクリル酸共重合体、エチレン・アクリル酸共重合体を金属イオンにより架橋したアイオノマー、ポリブテン−１、ブテン・エチレン共重合体、プロピレン・エチレン共重合体、プロピレン・ブテン−１共重合体、プロピレン・ペンテン共重合体などの中の２種以上の混合物、およびポリプロピレンと前記の混合物が好ましい。なお、目的・用途に応じた接着性が得られるものであれば何ら制限を受けるものではない。
【００９９】
上記構成を有する記録媒体１は、箱体を包装する包装材などの用途において好ましく使用することができる。包装材として使用する場合、基材５０は、インクジェット記録後の画像の保護層としての機能に加え、箱体を包装して包装体を製造する場合に箱体を保護する保護層としても機能する。基材５０と溶媒吸収層１６０１との間にもヒートシール層１２００（２）を備えてもよい。この場合、ヒートシール層１２００（２）の構成材料と顔料浸透層１６００や溶媒吸収層１６０１の水溶性樹脂との親和性が高いため顔料浸透層１６００や溶媒吸収層１６０１との接着性を向上させることが可能になる。このため、包装材として用いた場合の耐折り曲げ性を向上させることができる。
【０１００】
１．２．４．１  包装体としての使用例
ここで、本実施形態における記録媒体を包装体として使用した例を図７（ａ）ないし１１（ｃ）に示す。
【０１０１】
（キャラメル包装）
図７（ａ）は、包装体の一例を模式的に示す斜視図である。図７（ａ）の包装体２１００は、記録媒体１によって被包装物をキャラメル包装したものである。包装体２１００の表面は、顔料浸透層１６００であってもヒートシール層１２００（１）のいずれであってもよく、用途に応じて使い分けることができる。重なり部２２００および２３００は、顔料浸透層１６００とヒートシール層１２００（１）とが接着される部分である。顔料浸透層１６００とヒートシール層１２００（１）との重なり部２２００および２３００を加熱圧着して、それらを接着することにより包装体２１００が作製される。
【０１０２】
図７（ｂ）は、包装体２１００の作製例の説明図、図７（ｃ）は、包装体２１００の他の作製例の説明図である。図７（ｂ）に示す包装体２１００場合には、包装体２１００の表面に顔料浸透層１６００が位置する。そのため、包装体２１００を作製した後に、その表面に画像を記録することができる。また、図７（ｃ）の場合には、包装体２１００の表面にヒートシール層１２００（１）が位置する。そのため、包装体２１００を形成する前に画像を記録することができる。包装体２１００を形成する過程において、図７（ｂ）における重なり部３７００では顔料浸透層１６００同士が接し、図７（ｃ）における重なり部３８００ではヒートシール層１２００（１）同士が接する。このように、基材５０の片方の面にヒートシール層１２００（１）を設けることにより、ヒートシール層１２００（１）同士を接着することができる。
【０１０３】
以上のように、図７（ａ）における包装体２１００では、重なり部２２００および２３００において良好な接着状態が得られるため、接着不良によって重なり部に発生する浮きを防止することができる。
【０１０４】
また、図７（ｂ）に示す包装体では、三角状の重なり部３７００において顔料浸透層１６００同士が接するため、それらの顔料浸透層１６００同士を相互に熱接着させることができる。そのため、その後における折り返し台形部分などの熱接着（顔料浸透層１６００とヒートシール層１２００との熱接着、およびヒートシール層１２００同士の熱接着）を正確に実施することが可能になり、包装体を折り目正しく安定的に作製することができる。
【０１０５】
さらに、図７（ｃ）に示す包装体では、三角状の重なり部３８００においてヒートシール層１２００同士が接するため、それらのヒートシール層１２００を相互に熱接着させることができる。そのため、その後における折り返し台形部分などの熱接着（ヒートシール層１２００と顔料浸透層１６００との熱接着、および顔料浸透層１６００同士の熱接着）を正確に実施することが可能になり、包装体を折り目正しく安定的に作製することができる。
【０１０６】
（合掌貼り）
図８は、包装体２１１０の他の例を模式的に示す上面図である。本例の包装体２１１０は、袋タイプの包装体である。袋タイプの包装体２１１０は、顔料浸透層が内面に位置し、かつヒートシール層１２００（１）が外面に位置するように、インクジェット記録媒体を折り部２９００にて折り返す。そして、顔料浸透層１６００同士が重なった重なり部２７００を加熱圧着（合掌貼り）することによって、顔料浸透層１６００同士を接着させて、包装体２１１０を作製する。この場合、記録媒体１のインクジェット記録面、すなわち、包装体２１１０の内面に位置する顔料浸透層１６００には反転画像を記録する。また、インクジェット記録媒体のインクジェット記録面と内容物との接触に起因する記録面の剥がれ、およびインク受容層５３の脱離（粉落ち）を抑制するために、インクジェット記録後には、顔料浸透層１６００の表面の全てを溶融膜化することによって保護することが好ましい。
【０１０７】
なお、内容物が粉体２８００などである場合は、記録面の剥がれ、およびインク受容層５３の脱離（粉落ち）をより確実に抑制することが必要となる。このような場合には、ヒートシール面１２００（１）が内側に位置し、かつ、顔料浸透層１６００が外側に位置するように、インクジェット記録媒体を折り部２９００にて折り返す。また、ヒートシール層１２００（１）同士が重なる重なり部２７００を加熱圧着（合掌貼り）して、包装体２１１０を作製してもよい。この場合は、包装体２１１０を作製後、外面側の顔料浸透層１６００に正像画像７２を記録する。その正面画像７２の記録方式として、非接触で画像を記録可能なインクジェット方式を採用することにより、熱による内容物へのダメージを低減することができる。また、熱転写方式とは異なり、内容物（紛体２８００）を封入後に画像が記録できるため、画像の種類、記録位置などを自由に選択することができ、好ましい。なお、擦れによる記録面の剥がれを抑制するために、熱による内容物へのダメージが生じない範囲において記録面を熱処理することによって顔料浸透層１６００を溶融膜化させることにより、記録した画像を保護膜によって保護することができる。
【０１０８】
１．３  溶媒吸収層
本実施形態におけるインクジェット記録媒体１における溶媒吸収層１６０１は、インクジェット記録方式によって付与される顔料インクの水成分と溶媒成分を受容吸収する層である。図６（ａ）で説明したように、薄膜の顔料浸透層１６００に浸透・拡散した顔料インク１００３は、溶媒吸収層１６０１との界面に速やかに到達する。て顔料浸透層１６００の平均細孔径は顔料粒子に比べて大きく構成されているので、顔料インクは顔料も含めて薄膜の顔料浸透層１６００内に浸透拡散する。但し、顔料粒子１６０６に比べて平均細孔径の小さな溶媒吸収層１６０１内へは顔料粒子は浸透できず、顔料浸透層１６００側の界面に稠密で薄膜状の顔料画像が形成される。また、顔料浸透層１６００内に浸透した溶媒成分１６０７は、インク吸収速度が顔料浸透層１６００よりも高くなるように構成された溶媒吸収層１６０１に吸収される。その結果、溶媒成分１６０７は顔料浸透層１６００側には殆ど残ることはなく、ほぼ全量が厚膜の溶媒吸収層１６０１に吸収される（図６（ｂ）参照）。このように、溶媒成分１６０７の全てを速やかに溶媒吸収層１６０１に吸収させるようにするため、溶媒吸収層１６０１としては、格段に早いインク吸収速度と、十分な吸収容量を有する空隙吸収型の厚膜の溶媒吸収層１６０１を用いることが好ましい。溶媒吸収層１６０１は、顔料粒子よりも小さな空隙を構成すればよい。例えば、空隙構造を可視光波長（３８０ｎｍ〜７８０ｎｍ程度）よりも十分に小さな微粒子とバインダーとで形成する場合、可視光波長よりも十分に小さな微粒子を用いて構成することが可能である。これによれば、空隙構造と微粒子表面での可視光散乱によるヘイズ劣化を抑制可能となり、優れた画像視認性を得ることができる。また、図５（ｃ）に示したように、溶媒吸収層１６０１の透明性を向上させつつ、かつインクの吸収容量も向上させるために、溶媒吸収層を複数の層１６０１に分け形成することも可能である。この場合、複数の溶媒吸収層１６０１の間に密着層１６０３を介在させることも有効である。このように複数層で溶媒吸収層を形成する場合には、各溶媒吸収層が空隙吸収型のインク受容層としての基本的な機能を有し、かつ複数の溶媒吸収層それぞれのインクの吸収速度が基材５０側に向かって順次大きくなるように構成することが好ましい。
【０１０９】
空隙吸収型のインク受容層は、細孔構造による毛細管現象によって、顔料インクを速やかに吸収するための空隙を有していればよい。例えば、珪藻土、スポンジ、マイクロファイバー、吸水性ポリマー、樹脂微粒子と水溶性樹脂で構成されたもの、無機微粒子と水溶性樹脂から構成されたもの等が挙げられる。空隙吸収型の溶媒吸収層１６０１としては、無機微粒子と水溶性樹脂とを含有させて、微細な空隙構造にインクを受容する構成とすることが好ましい。無機微粒子と水溶性樹脂とにより構成される空隙吸収型のインク受容層は、粒子を樹脂で結合させた隙間に、インクを吸収するための空隙が形成され、その空隙に多量のインクを吸収することができる。また、水溶性樹脂によって結着された無機微粒子間の空隙が、インク受容層内の全域にほぼ均一に配置されることによって、インクをほぼ等方的に浸透させることができる。
【０１１０】
空隙吸収型のインク受容層では、顔料浸透層１６００を溶融膜化するための加熱圧着時に、インク受容層の空隙構造が壊れると、インクの液体成分が顔料浸透へ染み出すことがある。また、インクの液体成分が突沸して溶媒吸収層１６０１と顔料浸透層１６００との間に空気層などが発生した場合には、顔料浸透層１６００の溶融膜化が阻害される場合がある。しかし、無機微粒子を水溶性樹脂のバインダーで結合させることによって空隙が設けられたインク受容層は、無機微粒子が非常に硬い材質であるため、圧力や熱によっても空隙構造が壊れにくく、加熱圧着後も空隙構造をほぼ保持することが可能である。また、加熱圧着時の熱によっても空隙構造が維持されていれば、インクの液体成分が個々の空隙内で突沸して蒸気が発生したとしても、発生した蒸気を各々の空隙内に封じ込めることができるため、接着面に空気層が形成されるのを抑制することができ、顔料浸透層１６００の溶融膜化を適正に行うことができる。このため、インクの主要溶媒である水や不揮発性溶剤の表面への染み出しは抑制され、顔料インクによるインクジェット記録直後であっても、溶媒の顔料浸透層１６００への逆流を減少させることができる。従って、溶媒吸収層内に吸収された溶媒の乾燥を待たずに、速やかに画像支持体への加熱圧着工程を行うことが可能になる。その結果、溶媒成分を乾燥させるための膨大なエネルギーや時間が削減され、簡易な工程で効率的に顔料浸透層および樹脂層の溶融膜化を実現することができる。また、無機微粒子と水溶性樹脂より構成される空隙吸収型のインク受容層は、特別な配向処理がなくても作製できるため、生産性も良好である。
【０１１１】
本発明者らの検討によれば、無機微粒子および水溶性樹脂によって構成される空隙吸収型の溶媒吸収層１６０１の空隙容量は、０．１ｃｍ３／ｇ〜約３．０ｃｍ３／ｇ程度であった。細孔容積が０．１ｃｍ３／ｇ未満の場合には、十分なインク吸収性能が得られず、インクが溢れて、顔料浸透層１６００に未吸収のインク溶媒が残存するおそれがある。また、細孔容積が３．０ｃｍ３／ｇを超える場合には、溶媒吸収層１６０１の強度が弱くなり、溶媒吸収層１６０１内にクラックや粉落ちが生じ易くなる。無機微粒子および水溶性樹脂で構成される空隙吸収型の溶媒吸収層１６０１において、上記の空隙容量を有する場合、インク受容層の空隙率は６０％〜９０％程度であった。溶媒吸収層１６０１の空隙率が６０％以下の場合には、十分なインク吸収容量が得られず、インクが溢れて、顔料浸透層１６００に未吸収のインク溶媒が残存してしまう場合があった。また、空隙率が９０％を超える場合には、溶媒吸収層１６０１の強度が弱くなり、溶媒吸収層１６０１内にクラックや粉落ち、が生じ易くなるおそれがある。
【０１１２】
また、本発明者らの検討によれば、無機微粒子および水溶性樹脂によって構成される空隙吸収型の溶媒吸収層１６０１の細孔直径の平均（平均細孔直径）は、５ｎｍ〜１００ｎｍの程度であった。平均細孔直径が５ｎｍ未満の場合には、十分なインク吸収容量が得られず、インクが溢れて、顔料浸透層１６００に未吸収のインク溶媒が残存するおそれがある。また、平均細孔直径が１００ｎｍ以上の場合には、顔料粒子が顔料浸透層１６００との界面で十分に固液分離できずに溶媒吸収層１６０１内部にも浸透拡散してしまうことにより、画像の発色性や解像性が不十分となり、また、溶媒吸収層１６０１の強度が弱くなることでクラックや粉落ちが生じ易くなるおそれがある。無機微粒子としては、一次粒子径が５ｎｍ〜１００ｎｍ、凝集した二次粒子径として２０ｎｍ〜５００ｎｍ程度のものを用いて良好な空隙構造が得られた。さらに良好で安定したインク溶媒吸収性と顔料固液分離性、および光学的により高い透明性を得るためには、好ましくは、一次粒子径が１０ｎｍ〜４０ｎｍ、凝集した二次粒子径が５０ｎｍ〜２００ｎｍとなる無機微粒子を用いればよい。一般に、顔料粒子の平均粒子径は、４０ｎｍ〜１１０ｎｍ程度であるので、小粒径の顔料粒子を用いた顔料インクを用いる場合には、好ましくは、溶媒吸収層１６０１の平均細孔直径が１０ｎｍ〜４０ｎｍとなるように調整すればよい。また、溶媒吸収層１６０１は、その厚みが１０μｍ〜５０μｍであるときに良好なインク溶媒吸収性を示した。しかし、視認性が高く高濃度で高精彩の画像記録が必要になる場合には、溶媒吸収層１６０１の厚みを１５μｍ〜３０μｍとなるように調整することが好ましい。
【０１１３】
本発明において、空隙容量、空隙率、および空隙の細孔直径は、ＢＥＴ法により算出できる。「ＢＥＴ法」とは、気相吸着法による粉体の表面積測定法の一つであり、吸着等温線から１ｇの試料の持つ総表面積、細孔容積は、窒素脱着等温線よりＢＪＨ法によって計算される細孔半径０．７〜１００ｎｍに基づいて定められる。また、平均細孔半径とは、窒素脱着等温線よりＢＪＨ法によって求められた累積細孔容積分布曲線において、細孔半径０．７〜１００ｎｍに対応する細孔容積の累積値の１／２に対応する半径である。本発明において、平均細孔直径とは平均細孔半径を２倍することにより算出した値である。空隙率は、細孔容積の全細孔容積に対する割合である。吸着気体としては、通常、窒素ガスが多く用いられ、吸着量を被吸着気体の圧または容積の変化から測定する方法が最も多く用いられている。多分子吸着の等温線を表す方法としてはＢＥＴ法（Ｂｒｕｎａｕｅｒ、Ｅｍｍｅｔｔ、Ｔｅｌｌｅｒの式）が知られており、比表面積決定に広く用いられている。
【０１１４】
空隙吸収型のインク受容層における溶媒吸収層１６０１を、無機微粒子以外の樹脂粒子を用いて形成することも可能である。例えば、加熱圧着時に溶融変形しにくいように、加熱圧着温度が顔料浸透層１６００を構成する樹脂粒子、および樹脂層を構成する熱可塑性樹脂の溶融膜化温度Ｔｇよりも高い樹脂微粒子を用い、その樹脂微粒子をバインダー樹脂により結合することによって、空隙が形成された溶媒吸収層を形成することも可能である。樹脂微粒子の中でも溶融膜化温度Ｔｇが加熱圧着温度よりも高い樹脂微粒子を用いて空隙構造を形成すれば、加熱圧着時の熱によっても粒子構造が維持されるため、加熱圧着時の熱で樹脂粒子が溶融して空隙が潰れることがない。また、顔料浸透層１６００を構成する樹脂粒子の溶融膜化温度Tgが高い樹脂微粒子は、一般に、樹脂微粒子を構成する分子構造が剛直であるものが多く、比較的硬い粒子である。そのため、圧力によって空隙が潰れることがない。このような溶融膜化温度Ｔｇが高い樹脂微粒子を用いて溶媒吸収層１６０１を形成すれば、加圧加熱工程により水などの主要溶媒や不揮発性溶剤が顔料浸透に逆流して染み出すことはなく、顔料浸透層１６００および樹脂層の溶融膜化を適正に行なうことができる。
【０１１５】
インクジェット記録媒体における空隙吸収型の溶媒吸収層１６０１を、上記とは逆に、加熱圧着時に溶融変形し易い樹脂微粒子をバインダー樹脂により結合することによって構成することも可能である。顔料インクの溶媒成分の中で、不揮発性溶剤を除く主要な溶媒成分は、水やアルコールなどの揮発性溶剤が溶媒として用いられるのが一般的であり、溶媒吸収層１６０１に吸収された後でも乾燥させることが可能である。
【０１１６】
図３２（ａ）は、加熱圧着時に溶融変形し易い樹脂微粒子で構成した溶媒吸収層１６０１と顔料浸透層１６００とを有するインクジェット記録媒体１に、顔料インクを用いてインクジェット記録を行い、溶媒吸収層１６０１に溶剤が吸収された状態を示している。この状態から、図３２（ｂ）に示すように、溶媒吸収層に溶媒成分がほぼ残存しない状態まで十分に乾燥させた後、溶媒吸収層の樹脂粒子を軟化溶融させれば、溶媒吸収層１６０１に残留するごく少量の不揮発性溶剤が顔料浸透層へ逆流するのを回避できる。すなわち、溶媒吸収層１６０１を十分に乾燥させた後、顔料浸透層１６００を、図３２（ｃ）に示すように、加熱ローラ２１などを用いて加熱圧着することにより、顔料浸透層１６００と溶媒吸収層１６０１とが溶融して一体化する。これにより、透明膜化した溶媒吸収層１６６０が形成され、顔料インクに含まれる少量の不揮発性溶剤１６０７は、この透明膜化した溶媒吸収層１６６０内に保持された状態となる（図３２（ｄ）参照）。従って、溶剤吸収層１６０１に残留していた少量の不揮発性溶剤１６０７が顔料浸透層１６００へと逆流することはなくなり、顔料浸透層１６００の溶融膜１６６５は、不揮発性溶剤１６０７を含まない良好な状態で形成される。
【０１１７】
また、溶媒吸収層１６０１が軟化溶融して膜化することにより、溶媒吸収層１６０１の空隙や樹脂粒子の界面による光散乱によって生ずる透明性の低下を回避することができる。このため、顔料浸透層底部に稠密な薄膜状に形成された顔料画像を、溶媒吸収層側から視認するようなインクジェット記録媒体の使用形態において、形成された画像に対する視認性は、空隙構造を維持したままの溶媒吸収層に比べて大幅に向上する。
【０１１８】
また、軟化溶融して透明膜化した溶媒吸収層１６６０は、顔料浸透層１６００に形成された顔料画像１６０６の強固な保護膜としても機能する。このため、空隙構造を維持したままの溶媒吸収層に比べて、記録物の端面などからの汚染液体や有害ガスなどが進入することによる汚染による劣化を防止することが可能になると共に、耐擦過性などの機械的強度を向上させることが可能になり、長期保存性を向上させることができる。
【０１１９】
一方、用途によっては顔料浸透層１６００側からの画像視認性が重要になる場合がある。この場合は、顔料浸透層１６００内の溶媒吸収層１６０１との界面に稠密な薄膜状に記録された顔料画像に対して反対側に位置する溶媒吸収層１６０１や基材５０を、顔料画像の背景部分を隠蔽し、所望の背景を形成する背景隠蔽層として活用することも可能である。すなわち、溶媒吸収層１６０１や基材５０に高い透明性が求められる上記の用途とは異なり、顔料浸透層側からの画像視認性が求められる場合には、溶媒吸収層１６０１や基材５０を、白色または半透明とし、画像の背景を白色の背景隠蔽層で形成することが好ましい。
【０１２０】
このような背景隠蔽層は、例えば、基材５０にとして白色顔料を添加したり、基材５０上に白色の樹脂層を形成したりすることによって形成することができる。また、基材５０上に金属膜などを付加することによって光散乱層を形成し、これを背景隠蔽層としてもよい。さらに、背景隠蔽層として溶媒吸収層１６０１を活用する場合に、溶媒吸収層１６０１に小さめの空隙を構成するための小粒径の微粒子の他に、可視光を散乱し易い大粒径の金属または樹脂の微粒子や中空の樹脂微粒子などを加えてもよい。さらに、基材５０もしくは溶媒吸収層１６０１に、蛍光体微粒子などの発光粒子を付加することで、蛍光燐光蓄光発光層として活用し、さらなる画像視認性の向上を図ることも可能である。このように溶媒吸収層や基材に背景隠蔽層としての機能を持たせる場合、溶媒吸収層には透明性を要求されないため、溶媒吸収層の本来の機能である顔料インクの溶媒成分の高速吸収性・大容量吸収性など、液体の吸収特性に特化した設計をすることが可能になる。従って、溶媒吸収層や基材に背景隠蔽層としての機能を持たせる場合には、本発明のインクジェット記録媒体の基本的な機能であるインク吸収性をさらに高めることが可能になり、より高精細・高画質で視認性に優れた画像を形成することができる。
【０１２１】
１．４  顔料浸透層
顔料浸透層１６００は、インクジェット記録方式によって付与される顔料インクの顔料を浸透・拡散させて吸収する層である。顔料インクの液滴が顔料浸透層１６００に接することで、液滴のほぼ全量が速やかに顔料浸透層１６００内に引き込まれるように、顔料浸透層１６００は、十分なインク吸収速度が得られるように構成されている。また、インクの乾燥速度よりも顔料浸透層１６００のインク吸収速度が遅いと、インクが吸収される前に顔料浸透層１６００の表面のインクが乾燥増粘して、顔料インクの一部が表面に残る可能性がある。この場合、形成された画像の耐擦過性が低下する。従って、顔料浸透層１６００のインクの吸収速度は、インクの乾燥速度よりも十分に速くすることが重要である。顔料浸透層表面から吸収浸透してきた顔料インクの一部が溶媒吸収層の界面に到達すると、格段に小さな空隙径の溶媒吸収層のさらに大きな毛細管力によって、顔料インクの溶媒成分がさらに高速で吸収され始めるので、顔料浸透層内にある顔料インクの浸透速度も急速に早まる。溶媒吸収層による高速な溶媒成分の吸収が始まると、空隙径の大きな顔料浸透層の流抵抗が小さいためにインクの粘度・表面張力によりインクが千切れることなく、接着層や顔料浸透層内に残っている顔料インクも高速で浸透し始める。そのため、本発明のインクジェット記録媒体は、顔料粒子を浸透透過できるほどの大きな空隙構造の顔料浸透層であっても、格段に小さな空隙構造の溶媒吸収層による大きな毛細管力によって、顔料浸透層での顔料インクの浸透滞留時間を短くできる。そのため、加圧加熱により顔料浸透層を溶融膜化する場合に、顔料浸透層内での顔料インクの残留や、近接する顔料浸透層内への溶媒成分の残留を生じにくくすることができ、良好に顔料浸透層を溶融膜化することができる。顔料浸透層１６００は、その平均細孔径が顔料粒子に比べて大きくなるように構成されている。顔料インクは顔料も含めて薄膜の顔料浸透層１６００内に浸透拡散するが、顔料粒子に比べて平均細孔径の小さな溶媒吸収層１６０１内へは顔料粒子は浸透できない。このため、顔料浸透層１６００側の界面に薄膜で稠密な顔料画像を形成しながら、インク吸収速度が顔料浸透層１６００よりも高くなるように構成された溶媒吸収層１６０１側に溶媒成分のみが順次吸収される。その結果、溶媒成分は顔料浸透層１６００側にはほぼ残ることなくほぼ全量が厚膜の溶媒吸収層１６０１に吸収される。すなわち、本発明のインクジェット記録媒体にから記録された顔料インクは、顔料浸透層１６００内の溶媒吸収層１６０１との界面に色材である顔料粒子による画像が稠密な薄膜状に形成され、溶媒成分の殆どは溶媒吸収層１６０１に吸収されることになる。このようなインク吸収特性を実現するため、本実施形態におけるインクジェット記録媒体の顔料浸透層１６００には、高いインク吸収速度を有する薄膜の空隙吸収型のインク受容層が用いられている。図５（ｄ）に示すように、顔料浸透層を複数の層１６００に分けて順次形成することなども可能である。この場合、いずれの顔料浸透層１６００も、空隙吸収型のインク受容層としての基本的な機能を有するとともに、顔料粒子が浸透拡散可能な空隙構造を有し、インクの吸収速度が基材５０側に向かって順次大きくなるように構成することが好ましい。
【０１２２】
空隙吸収型のインク受容層である顔料浸透層１６００は、基本的な構成および材料は溶媒吸収層１６０１と同様に、樹脂によって結合された微粒子間の空隙の細孔構造による毛細管現象によってインクを吸収するように構成されている。さらに、顔料浸透層１６００は、顔料粒子を含めて、顔料インクを速やかに吸収浸透拡散するための空隙を有していることが必要になる。顔料浸透層１６００の表面から吸収されたインクは、順次顔料浸透層１６００の内部に浸透して、顔料浸透層１６００の浸透異方性に応じて、膜厚方向および水平方向に拡がりながら吸収される。顔料浸透層１６００の浸透異方性は、インクジェット記録画像の品質に大きく影響するインクドットの拡がりを適切に制御できるように、設計する。すなわち、やや大きめのインクドットを形成する必要がある場合には、顔料浸透層１６００の膜厚方向の浸透性よりも水平方向（インク受容層の表面に沿う方向）の浸透性を高くすると共に、顔料浸透層１６００の厚さを厚めに構成すればよい。逆に、小さめのインクドットで高解像度な画像を形成する必要がある場合には、顔料浸透層１６００の水平方向の浸透性よりも膜厚方向の浸透性を高めると共に、顔料浸透層１６００の膜厚をさらに薄めに構成すればよい。さらに、顔料浸透層１６００に浸透異方性を持たせる必要がない場合には、顔料浸透層１６００の製膜生産性を向上させるため、インクを等方的に浸透させるように構成してもよい。この場合には、所望のインクドットの拡がりが得られるように顔料浸透層１６００全体の浸透性を制御すると共に、所望のインク吸収量に応じて顔料浸透層１６００の膜厚などを調整すればよい。
【０１２３】
一方、顔料浸透層１６００の空隙細孔径が顔料の平均粒子径よりも格段に大きく、かつ顔料浸透層１６００の空隙がインクの液体成分である不揮発性溶剤などによってある程度満たされる場合もある。このような場合、記録物の保存条件によっては、画像滲み（色材マイグレーション）を誘発するおそれがある。そこで、保存性の観点からも、顔料インクの溶媒成分を顔料浸透層１６００に残さず、殆ど全てを溶媒吸収層１６０１へと速やかに吸収させるように、溶媒吸収層１６０１のインク吸収速度は顔料浸透層１６００のインク吸収速度よりも格段に大きくしておくことが重要である。
【０１２４】
また、本実施形態における顔料浸透層１６００は、溶融膜化可能な空隙型顔料浸透層１６００で構成されている。溶融膜化可能な顔料浸透層１６００は、前述の加熱圧着処理によって顔料浸透層１６００底部に形成された稠密な画像を包み込むように膜化する。このため、顔料色材を完全に固定化することができ、顔料浸透層１６００と顔料色材との結着状態を強固に維持することが可能になる。つまり、膜化した顔料浸透層は、画像に対する強固な保護膜として機能し、画像の耐擦過性を向上させる。また、顔料浸透層１６００内では、顔料色材が分散した状態に保たれる。このため、顔料色材の反射光や膜化した顔料浸透層１６００の反射光などによって光の経路を複雑化し、形成された画像には、油絵のような重厚感が得られる。
【０１２５】
また、一般に表面光沢を有するインクジェット記録媒体に顔料インクで画像を形成するすると、顔料色材が記録媒体表面を覆ってしまうため、記録部分の光沢性が損なわれて、記録部分と非記録部分とで光沢ムラが発生する場合がある。さらに、特許文献１のように顔料インクをインク受容層内部に浸透させるように構成する場合には、インク受容層に顔料インクの粒子径よりも大きな細孔を設ける必要がある。顔料色材をインク受容層の内部に浸透させるようにするために細孔を顔料色材より大きくする場合には、空隙構造を形成するための無機微粒子の平均粒子径を顔料色材より大きくすることが必要となる。インク受容層の表面には、無機微粒子が剥き出しのままの無数の凹凸が存在する。このとき、平均粒子径の大きい無機微粒子で形成されるインク受容層の表面は、表面の凹凸が大きくなる。従って、平均粒子径の大きい無機微粒子を使用する場合は、インク受容層表面の平滑性が損なわれるため、表面の光沢性が低下し、高品質の画像が得られない場合があった。以上のように、顔料インクで画像を形成する場合には、記録画像表面に光沢性を付与することは困難であった。
【０１２６】
これに対し、本実施形態においては、顔料浸透層１６００の底部に形成された稠密な画像を包み込むように溶融膜化することにより、顔料浸透層１６００が透明になるため、顔料インクで記録した部分にも光沢性を付与することが可能で、非記録部分と記録部分の光沢差を改善することができる。
【０１２７】
本実施形態においては、顔料浸透層１６００を溶融膜化する場合は、画像を形成したインクジェット記録物を加熱したヒートローラと加圧ローラとの間に通して搬送する。この際、ヒートロールの表面に存在する微小な凹凸が、溶融膜化した顔料浸透層の表面に転写されてしまうことで、溶融膜化した顔料浸透層の表面グロスが低下して、顔料画像の画像視認性が低下することがある。そこで、鏡面加工などを施した平滑性の高いローラを用いることが有効である。すなわち、平滑処理された加熱ローラと加圧ローラとの間に記録媒体を挟持しつつ搬送することによって加熱ローラの平滑な鏡面を顔料浸透層に転写すれば、表面グロス性が向上し、顔料画像の画像視認性を向上させることができる。また、加熱ローラのローラ表面の表面状態により、顔料浸透層のグロスを、用途に応じた最適な状態に、任意に調整することもできる。例えば、平滑性の高いローラを用いれば、顔料浸透層の表面を平滑にできるため、顔料浸透層のグロスを光沢感の高いものにすることができる。また、梨地調やエンボス加工されている加熱ローラ、あるいは表面に凸凹構造を設けて、構造的潜像が形成されている加熱ローラを用いれば、ローラ上に形成された凹凸画像が顔料浸透層表面に転写されるため、顔料浸透層の表面グロスをマット調にしたり、顔料浸透層１６００の表面に凹凸形状の構造的潜像を形成したりすることができる。
【０１２８】
また、平滑性の高い表面質感調整シートを用いて、表面質感調整シートの平滑な面を顔料浸透層と重ね合わせ、それらを加熱ローラ２１と加圧ローラ２２との間に供給し、表面質感調整シートの平滑な表面状態を顔料浸透層に転写するようにしてもよい。このように、表面質感調整シートの表面状態を転写することにより、インクジェット記録媒体の表面グロス性が向上し、顔料画像の画像視認性を向上させることができる。すなわち、表面質感調整シートを用いることで、顔料浸透層のグロスを、用途に応じた最適な状態に、任意に調整することができる。
【０１２９】
例えば、平滑な表面質感調整シートを用いれば、表面質感調整シートの平滑な表面が顔料浸透層に転写されるため、顔料浸透層のグロスを光沢感の高いものにすることができる。また、梨地調やエンボス加工されている表面質感調整シートを用いれば、表面質感調整シート上に形成された凹凸画像が顔料浸透層表面に転写されるため顔料浸透層のグロスをマット調にすることもできる。さらに表面質感調整シートの表面に予め凸凹構造を設けて、構造的潜像を形成しておけば、顔料浸透層の表面に凹凸形状の構造的潜像を形成することもできる。なお、構造的潜像は、ホログラム画像として機能するため、記録物のセキュリティー性を向上させることができる。
【０１３０】
本実施形態における溶融膜化可能な顔料浸透層１６００は、加熱圧着前は空隙を構成するため粒子状態であり、加熱圧着後には溶融膜化する微粒子と水溶性樹脂とで構成される。
【０１３１】
上記微粒子としては樹脂材料からなる微粒子（樹脂微粒子）を用いることが好ましい。樹脂微粒子は、インク受容層に色材を受容する空隙を形成する機能を有する。また、樹脂微粒子は溶融膜化温度Ｔｇにより、粒子状態もしくは膜状態を容易にコントロールすることができるため好ましい。すなわち、本実施形態においては、溶融膜化温度Ｔｇが、インクジェット記録媒体を製造する際の乾燥温度よりも高く、かつ加熱圧着時の加熱温度よりも低い範囲にあればよい。
【０１３２】
本発明者らの検討によれば、溶融膜化温度Ｔｇとしては３０℃〜１２０℃程度であった。溶融膜化温度Ｔｇが３０℃以下であると、室温で保存した場合において、顔料浸透層１６００が溶融膜化してしまう場合がある。また、溶融膜化温度Ｔｇが１２０℃以上であると、加熱圧着に大きな熱量が必要となる。従って、光沢性を有する記録物の作製に適したインクジェット記録媒体を構成する場合には、加熱圧着前には、顔料浸透層が粒子状態を保って空隙構造を維持し、加熱圧着後には顔料浸透層の樹脂粒子が溶融して膜化するように、顔料浸透層を構成すればよい。
【０１３３】
本実施形態におけるインクジェット記録媒体では、樹脂微粒子および水溶性樹脂によって構成される空隙吸収型の顔料浸透層１６００の細孔直径の平均（平均細孔直径）を、５０ｎｍ〜２００ｎｍ程度とした。一般に、顔料粒子の平均粒子径は、４０ｎｍ〜１１０ｎｍ程度であるので、大粒径の顔料粒子を用いた顔料インクを用いる場合には、好ましくは、顔料浸透層１６００の平均細孔直径が１２０ｎｍ〜１８０ｎｍとなるように調整すればよい。平均細孔直径が５０ｎｍ未満の場合には、顔料粒子が顔料浸透層１６００内に十分に浸透拡散できずに、顔料浸透層１６００の表面で固液分離して堆積しまい、画像の耐擦過性が低下するおそれがある。また、平均細孔直径が２００ｎｍ以上の場合には、顔料浸透層１６００の強度が弱くなることでクラックや粉落ちが生じ易くなるおそれがある。
【０１３４】
さらに、顔料浸透層１６００の空隙が大きくなると、それに伴って空隙の毛細管力も弱くなるので、顔料インクを顔料浸透層１６００内へ引き込む際のインク吸収速度が低下する。インク吸収速度が低下すると、顔料インクが顔料浸透層１６００内で滞留して画像に滲みが発生し、画像品質が低下するおそれがある。樹脂微粒子としては、一次粒子径が５０ｎｍ〜２００ｎｍ、凝集した二次粒子径が２５０ｎｍ〜１μｍ程度のものを用いることで、良好な空隙構造が得られた。さらに良好で安定したインク吸収性と顔料浸透性を得るためには、好ましくは、一次粒子径が１００ｎｍ〜１５０ｎｍ、凝集した二次粒子径が５００ｎｍ〜８００ｎｍの樹脂微粒子を用いればよい。
【０１３５】
また、顔料浸透層１６００の厚さを１μｍ〜１０μｍとすることで、良好な顔料浸透性および顔料拡散性が得られた。顔料浸透層１６００が１μｍよりも薄くなると、顔料浸透層１６００内に記録された顔料の全てを収納しきれずに表面へ溢れて画像の耐擦過性の低下が懸念される。一方、顔料浸透層１６００の厚さが１０μｍを超えると、画像視認性の劣化が懸念される。すなわち、顔料浸透層１６００の空隙を顔料粒子より十分に大きくすべく顔料浸透層１６００には大粒径の無機微粒子が用いられるため、顔料浸透層１６００の厚さが１０μｍを超えると、顔料浸透層１６００の透明度が低下して、画像視認性の劣化が懸念される。さらに、顔料浸透層１６００の厚さが１０μｍを超えると、顔料浸透層１６００でのインク吸収速度も遅くなることから、溶媒吸収層１６０１へインクが到達するのにやや時間を要するようになる。その結果、顔料浸透層１６００内部における顔料インクの溶媒の滞留時間が長くなり、顔料の浸透拡散が過大になることで画像のにじみが懸念される。また、顔料浸透層１６００の内部に色材である顔料粒子が広く分散して取り残されやすくなることから、顔料浸透層１６００底部に稠密で薄膜状の顔料画像が形成されず、画像発色性が低下する場合もある。そのため、視認性が高く高濃度で高精彩の画像記録が求められる場合には、顔料浸透層１６００の厚みを２μｍ〜８μｍとなるように調整したインクジェット記録媒体を用いることが望ましい。
【０１３６】
１．５  空隙吸収型のインク受容層の材料説明
以下、溶媒吸収層１６０１あるいは顔料浸透層１６００として用いる空隙吸収型のインク受容層の構成材料について説明する。ここでは、無機微粒子あるいは樹脂微粒子と、水溶性樹脂と、を含有したインク受容層５３の構成材料について具体的に説明する。
【０１３７】
１．５．１  無機微粒子
無機微粒子は、無機材料からなる微粒子である。無機微粒子は、インク受容層に色材を受容する空隙を形成する機能を有する。無機微粒子を構成する無機材料の種類としては、特に制限はない。但し、インク吸収能が高く、発色性に優れ、高品質の画像が形成可能な無機材料であることが好ましい。例えば、炭酸カルシウム、炭酸マグネシウム、カオリン、クレー、タルク、ハイドロタルサイト、珪酸アルミニウム、珪酸カルシウム、珪酸マグネシウム、ケイソウ土、アルミナ、コロイダルアルミナ、水酸化アルミニウム、ベーマイト構造のアルミナ水和物、擬ベーマイト構造のアルミナ水和物、リトポン（硫酸バリウムと硫化亜鉛の混合物）、ゼオライト等を挙げることができる。
【０１３８】
これらの無機材料からなる無機微粒子の中でも、アルミナおよびアルミナ水和物からなる群より選択される少なくとも１種の物質からなるアルミナ微粒子が好ましい。アルミナ水和物としては、ベーマイト構造のアルミナ水和物、擬ベーマイト構造のアルミナ水和物等を挙げることができる。アルミナ、ベーマイト構造のアルミナ水和物、擬ベーマイト構造のアルミナ水和物は、インク受容層の透明性および画像の記録濃度、構造的潜像の視認性を向上させることができる点において好ましい。
【０１３９】
無機微粒子は、その平均粒子径を精密に制御することが好ましい。無機微粒子の平均粒子径を小さくすることにより、光散乱を抑制して、インク受容層の透明性を向上させることができる。例えば、基材５０側からの画像を視認する場合には、十分な透明性が必要となると共に、インク受容層自体にもある程度の透明性が必要となる。そのため、インク受容層に、平均粒子径が小さい無機微粒子を用いることが有効である。また、無機微粒子の平均粒子径を小さくした場合には、インク受容層の空隙径が小さくなってインクの吸収容量が低下するため、インク受容層の厚みを十分に大きくする必要がある。
【０１４０】
一方、インク受容層における無機微粒子の平均粒子径を大きくした場合には、インク受容層の空隙径を大きくすることができる。このようにすると、インク受容層は、無機微粒子による光散乱によって透明性が低下するため、記録情報の隠蔽性が求められる場合には、無機微粒子の粒子径を大きくすることが有効となる。一方、無機微粒子の粒子径を大きくした場合には、インク受容層の強度が低下する。このような場合、インク受容層の強度を確保するためには、無機微粒子を固定化する水溶性樹脂のバインダー量を多くすればよい。このように、無機微粒子の平均粒子径は、インク受容層の吸収性とインク受容層の透明性を考慮して、インクジェット記録媒体および記録物の使用用途に応じて適宜選択すればよい。無機微粒子は、１種を単独で用いたり、または２種以上を混合して用いたりすることができる。「２種以上」とは、材質自体が異なるものの他、平均粒子径、多分散指数等の特性が異なるものでもよい。
【０１４１】
１．５．２  樹脂微粒子
樹脂微粒子は、樹脂材料からなる微粒子である。樹脂微粒子は、インク受容層に色材を受容する空隙を形成する機能を有する。樹脂微粒子を構成する樹脂材料の種類としては、特に制限はない。但し、インク吸収能が高く、発色性に優れ、高品質の画像が形成可能な樹脂材料であることが好ましい。このような樹脂としては、アクリル系樹脂、酢ビ樹脂、塩ビ樹脂、エチレン／酢ビ共重合樹脂、ポリアミド樹脂、ポリエステル樹脂、ウレタン系樹脂、ポリオレフィン樹脂等の樹脂、またはそれらの共重合体樹脂が好ましい。
【０１４２】
１．５．３  水溶性樹脂
水溶性樹脂は、２５℃において、水と十分に混和する樹脂、あるいは水に対する溶解度が１（ｇ／１００ｇ）以上の樹脂である。また、空隙吸収型の場合、水溶性樹脂は、無機微粒子を結着するバインダーとして機能する。水溶性樹脂としては、例えば、・澱粉、ゼラチン、カゼインおよびこれらの変性物；・メチルセルロース、カルボキシメチルセルロース、ヒドロキシエチルセルロース等のセルロース誘導体；・ポリビニルアルコール（完全けん化、部分ケン化、低けん化等）またはこれらの変性物；・尿素系樹脂、メラミン系樹脂、エポキシ系樹脂、エピクロルヒドリン系樹脂、ポリウレタン系樹脂、ポリエチレンイミン系樹脂、ポリアミド系樹脂、ポリビニルピロリドン系樹脂、ポリビニルブチラール系樹脂、ポリ（メタ）アクリル酸またはその共重合体樹脂、アクリルアミド系樹脂、無水マレイン酸系共重合体樹脂、ポリエステル系樹脂等の樹脂；等を挙げることができる。
【０１４３】
水溶性樹脂の中でも、ポリビニルアルコール、特に、ポリ酢酸ビニルを加水分解（けん化）することにより得られる、けん化ポリビニルアルコールが好ましい。インク受容層は、けん化度７０〜１００ｍｏｌ％のポリビニルアルコールを含有する組成物からなることが好ましい。けん化度とは、ポリビニルアルコールの酢酸基と水酸基の合計モル数に対する水酸基のモル数の百分率を意味する。
【０１４４】
けん化度を、好ましくは７０ｍｏｌ％以上、さらに好ましくは８６ｍｏｌ％以上とすることにより、インク受容層に適度な硬さと柔軟性を付与することができる。このため、基材５０とインク受容層との密着性を向上させることができ、密着性の不足により基材５０からインク受容層が剥がれるといった不具合をさらに抑制することができる。また、無機微粒子とポリビニルアルコールとを含む塗工液の粘度を低下させることができる。従って、基材５０に対して塗工液を塗工し易くなり、インクジェット記録媒体の生産性を向上させることができる。
【０１４５】
一方、けん化度を、好ましくは１００ｍｏｌ％以下、さらに好ましくは９０ｍｏｌ％以下とすることにより、インク受容層に適度な柔軟性と親水性を付与することができ、インクの吸収性が良好となる。従って、顔料浸透層１６００に高品質の画像を記録することが可能となる。
【０１４６】
けん化度の範囲を満たす、けん化ポリビニルアルコールとしては、完全けん化ポリビニルアルコール（けん化度９８〜９９ｍｏｌ％）、部分けん化ポリビニルアルコール（けん化度８７〜８９ｍｏｌ％）、低けん化ポリビニルアルコール（けん化度７８〜８２ｍｏｌ％）等を挙げることができる。それらの中でも、部分けん化ポリビニルアルコールが好ましい。
【０１４７】
インク受容層は、重量平均重合度が２，０００〜５，０００のポリビニルアルコールを含有する組成物からなることが好ましい。重量平均重合度を、好ましくは２，０００以上、さらに好ましくは３，０００以上とすることにより、インク受容層に適度な柔軟性を付与することができると共に、基材５０とインク受容層との接着強度を向上させることができる。さらに、接着強度の不足により基材５０からインク受容層が剥離するといった不具合を抑制することもできる。
【０１４８】
一方、重量平均重合度を、好ましくは５，０００以下、さらに好ましくは４，５００以下とすることにより、無機微粒子とポリビニルアルコールとを含む塗工液の粘度を低下させることができる。塗工液の粘度を低下させることにより、保護層に対して塗工液を塗工し易くなり、インクジェトの生産性を向上させることができる。また、インク受容層の細孔が埋まることを防止して細孔の開口状態を良好に保つことができるため、インクの吸収性が良好になる。従って、インク受容層に高品質の画像を記録することが可能となる。重量平均重合度の値は、ＪＩＳ−Ｋ−６７２６に記載の方法に準拠して算出された値である。
【０１４９】
水溶性樹脂は、１種を単独で用いることが可能であり、また、２種以上を混合して用いることもできる。「２種以上」とは、けん化度、重量平均重合度等の特性が異なるものも含まれる。水溶性樹脂の量は、無機微粒子の１００質量部に対して、３．３〜２０質量部とすることが好ましい。水溶性樹脂の量を、好ましくは３．３質量部以上、さらに好ましくは５質量部以上とすることにより、空隙が圧力や熱によっても崩れることがない、適度な強度を有する空隙型のインク受容層を形成することができる。
【０１５０】
一方、水溶性樹脂の量を、好ましくは２０質量部以下、さらに好ましくは１５質量部以下とすることにより、インク受容層５３内の空隙のバインダー量を最適な量にすることも可能である。そのため、インクの吸収性を良好とし、水溶性樹脂によって結着された無機微粒子間の空隙をインク受容層５３内の全域にほぼ均一に配置して、インクをほぼ等方的に浸透させることができる。なお、水溶性樹脂の量を３．３質量部以下にした場合には、無機微粒子を結着するためのバインダー量が少なくなるため、インク受容層の強度が低下して、インク受容層５３のひび割れおよび粉落ちが発生するおそれがある。従って、水溶性樹脂の量を３．３質量部以下にすることは、好ましくない。一方、水溶性樹脂の量を２０質量部以上とした場合には、水溶性樹脂の量が過剰になり、水溶性樹脂がインク受容層の空隙を埋めてインクの吸収性を損う可能性があるため、好ましくない。
【０１５１】
１．５．４  密着層の材料
基材５０層、溶媒吸収層１６０１、複層化された溶媒吸収層１６０１、顔料浸透層１６００または複層化された顔料浸透層１６００の何れかの境界面には、必要に応じて密着層１６０３を設けてもよい（図５（ａ）〜図５（ｄ）参照）。密着層１６０３を設けることにより、インク受容層の粉落ちを防止することができる。密着層１６０３を構成する密着剤の種類は特に限定されない。但し、密着剤としては、基材５０層、および溶媒吸収層１６０１、多層の溶媒吸収層１６０１、顔料浸透層１６００または多層の顔料浸透層１６００を構成する水溶性樹脂と親和性の高い材料を選択することが好ましい。
【０１５２】
このような材料としては、例えば、熱可塑性の合成樹脂、天然樹脂、ゴム、ワックス等を用いて形成することができる。より具体的には、エチルセルロース、セルロースアセテートプロピオネート等のセルロース誘導体、ポリスチレン、ポリα−メチルスチレン等のスチレン系樹脂、ポリメタクリル酸メチル、ポリアクリル酸エチル等のアクリル系樹脂、ポリ塩化ビニル、ポリ酢酸ビニル、塩化ビニル−酢酸ビニル共重合体、ポリビニルブチラール、ポリビニルアセタール等のビニル系樹脂、ポリエステル樹脂、ポリアミド樹脂、エポキシ樹脂、ポリウレタン樹脂、アイオノマー、エチレンアクリル酸共重合体、エチレン−アクリル酸エステル共重合体等の合成樹脂、粘着性付与剤としてのロジン、ロジン変性マレイン酸樹脂、エステルガム、ポリイソブチレンゴム、ブチルゴム、スチレンブタジエンゴム、ブタジエンアクリロニトリルゴム、ポリアミド樹脂、ポリ塩素化オレフィン等の天然樹脂や合成ゴムの誘導体等が挙げられる。
【０１５３】
また、本発明のインクジェット記録媒体を包装材料として用いる場合は、ポリエチレンやポリプロピレン等も使用できる。なお、溶媒吸収層１６０１と顔料浸透層１６００との境界面や多層の溶媒吸収層１６０１および多層の顔料浸透層１６００の界面に密着層１６０３を付加する場合は、密着層１６０３の厚みは、各々のインク吸収速度を損なわないように、その厚さを薄くすればよい。具体的には、良好な密着機能を有しかつ溶媒吸収層インク吸収速度を損なわない剥離層の厚さとしては、乾燥状態で０．１μｍ以上１０μｍ以下、より好ましく０．１μｍ以上、好ましくは１μｍ以下とすることが好ましい。また密着層１６０３は、顔料浸透層１６００に形成された画像の視認性を向上するため、白色顔料や蛍光燐光発光層を含有していてもよい。
【０１５４】
また、インクジェット記録媒体を構成する基材や各層の密着性を向上させる方法としては、密着層を用いる方法以外に、基材や各層の表面に、各表面改質処理を行う方法がある。例えば、密着性を向上させるべき表面に対し、予めコロナ放電処理やプラズマ放電処理を行ったり、ＩＰＡやアセトン等の有機溶剤を表面に塗工したりすることにより、表面の粗さを増大させ、それらの密着性を増大させる。このような表面処理を、基材５０層、保護層の構成材料、および溶媒吸収層１６０１、多層の溶媒吸収層１６０１Ａ、顔料浸透層１６００または多層の顔料浸透層１６００Ａの表面に対して行うことにより、各層の密着性を向上させることができる。
【０１５５】
１．６  樹脂層１０１２
本実施形態のインクジェット記録媒体１は、必要に応じて、顔料浸透層１６００の表面が直接露出した部分を残すように、熱可塑性樹脂１００２を離散的に設けることによって樹脂層１０１２を形成することも可能である（図１参照）。この樹脂層１０１２を形成することにより、顔料浸透層１６００の耐擦過性をさらに向上させることができる。
【０１５６】
以下の説明においては、インク受容層５３の表側である顔料浸透層１６００の表面が直接露出した部分を残すように、熱可塑性樹脂１００２を離散的に設けた樹脂層１０１２の構成を「海島構造」あるいは「海島状の樹脂層１０１２」と記述する場合がある。また、樹脂層１０１２に離散的に設けられた熱可塑性樹脂１００２の一つの集まりを「熱可塑性樹脂部１０００」あるいは「島部」と記述し、顔料浸透層１６００の表面が直接露出した部分を「（顔料浸透層１６００の）露出部１００１」と記述する。また、樹脂層１０１２の中でも熱可塑性樹脂１００２の無いバイパス部を「海部」あるいは「バイパス部」と記述する場合がある。従って、海部（バイパス部）の下部は顔料浸透層１６００の露出部１００１となる。
【０１５７】
インクジェット記録媒体１は、図１に示すように基材５０の表面に空隙吸収型のインク受容層５３が配されており、その表面側のインク受容層である顔料浸透層１６００の表面には、熱可塑性樹脂１００２を含む樹脂層１０１２が配されている。熱可塑性樹脂１００２は、インクをほぼ吸収しない、もしくはインクを吸収したとしても吸収速度が遅いものである。一方、２層以上で構成された空隙吸収型のインク受容層５３はいずれも、熱可塑性樹脂１００２に比べて格段にインク吸収性が良好でインク吸収速度の速いものである。顔料浸透層１６００の表面に熱可塑性樹脂１００２を離散的に設けることにより、樹脂層１０１２は、熱可塑性樹脂１００２が集まった熱可塑性樹脂部１０００としての島部１０００と、熱可塑性樹脂１００２のないバイパス部としての海部１０１４と、を含む。海部１０１４に対応する顔料浸透層１６００の表面は、直接露出する露出部１００１を構成する。樹脂層１０１２に着弾したインクの一部は、熱可塑性樹脂１００２をほぼ介すことなく、図２（ａ）、２（ｂ）に示すように、海部１０１４を介してバイパス的に顔料浸透層１６００の露出部１００１にすばやく接し、その露出部１００１に引き込まれるように吸収される。
【０１５８】
１．６．１  熱可塑性樹脂１００２とインク滴との大小関係
樹脂層１０１２における個々の熱可塑性樹脂１００２もしくは熱可塑性樹脂１００２の凝集部が顔料インクのインク滴１００３の大きさよりも十分に小さければ個々のインク滴１００３の一部は海状に露出した顔料浸透層１６００に直接接触することになる。このため、上述のように速やかに顔料浸透層１６００に吸収される。
【０１５９】
一方、個々の熱可塑性樹脂１００２もしくは熱可塑性樹脂１００２の凝集部である熱可塑性樹脂部１０００の面積がインク滴１００３の直径と同程度の大きさに構成されている場合もある。この場合、樹脂層１０１２を構成する熱可塑性樹脂部１０００の中心付近に着弾したインク滴１００３は、着弾直後には、そのインク滴の一部がインク受容層１６０１の露出部１００１に接触できない可能性がある。しかし、その場合でも、そのインク滴は着弾衝撃によってマイクロ秒〜ミリ秒のオーダーで着弾変形し、拡がるため、樹脂層１０１２に吸収される前に、着弾衝撃により変形した一部がバイパス部１０１４を介してインク受容層５３の露出部１００１に接触し、吸収される。図９に示すように、インクジェット記録においては、一般的な顔料インクのインク滴１００３Ａは高速で飛翔してきて熱可塑性樹脂部１０００に着弾し、そのときの衝撃によって、インク滴１００３Ａの直径Ｄの約２倍の直径２Ｄを有し、かつ約１／６の高さＴの円柱状のインク１００３Ｂに拡がることが知られている。
【０１６０】
図１０（ａ）ないし１０（ｆ）は、樹脂層１０１２における熱可塑性樹脂部１０００の上部付近に着弾したインク滴１００３Ａが吸収されるメカニズムの説明図である。図１０（ｂ）に示すように、樹脂層１０１２における熱可塑性樹脂部１０００に着弾して広がったインク１００３Ｂは、熱可塑性樹脂部１０００からはみ出す。そのはみ出したインク１００３の一部は、図１０（ｃ）に示すように、熱可塑性樹脂部１０００の相互間の空間（バイパス部１０１４）をバイパス的に通過して、顔料浸透層１６００の露出部１００１に垂れ込む。このように垂れ込んだインク１００３の一部は、熱可塑性樹脂部１０００の中を通ることなく、顔料浸透層１６００の露出部１００１に直接接することができる。インクジェット記録用のインク１００３は、表面張力や粘度が適切に制御されている。そのため、図１０（ｄ），（ｅ），（ｆ）のように、露出部１００１に接したインク１００３Ｂの一部がインク吸収速度の速い顔料浸透層１６００に吸収され始めると、それに連なる他の部分のインク１００３Ｂも途切れることなく、顔料浸透層１６００に引き込まれてゆく。つまり、露出部１００１に接したインク１００３Ｂの一部に連なる他の部分のインク１００３Ｂも、熱可塑性樹脂部１０００の外側を順次バイパス的に通過して、顔料浸透層１６００内に引き込まれる。このように顔料浸透層１６００に接したインク１００３は、層状に構成された顔料浸透層１６００の内部に浸透していく。このようにして、熱可塑性樹脂部１０００に着弾したインク１００３Ａは熱可塑性樹脂部１０００には殆ど吸収されず、インク吸収速度の速い空隙吸収型の顔料浸透層１６００の露出部１００１に引き込まれて素早く吸収される。このため、熱可塑性樹脂部１０００の上部付近に着弾したインク滴１００３Ａは、熱可塑性樹脂部１０００の表面もしくは内部には残留しにくい。
【０１６１】
さらに、個々の熱可塑性樹脂１００２もしくは熱可塑性樹脂１００２の凝集部（熱可塑性樹脂部１０００）の面積がインク滴よりも大きく構成された場合には、着弾時の衝撃により変形して拡がったインク１００３Ｂであっても、バイパス部１０００を介して顔料浸透層１６００の露出部１００１に接触することができないことがある。この場合には、熱可塑性樹脂部１０００にインクが残ってしまうことで、良好な画像形成が困難になると共に、画像１６０６の耐擦過性が低下するおそれがある。従って、熱可塑性樹脂１００２もしくは熱可塑性樹脂１００２の凝集部（熱可塑性樹脂部１０００）は、インクジェット記録に用いられる顔料インクのインク滴１００３Ａよりも格段に大きくならないように構成することが好ましく、インク滴１００３Ａの大きさよりも十分に小さければより好ましい。
【０１６２】
本発明者による検討によれば、熱可塑性樹脂部１０００の表面もしくは内部にインク１００３の一部が残存すると、後述の加熱圧着処理によって熱可塑性樹脂１００２を溶融膜化した際に、残存インクが熱可塑性樹脂１００２の表面に浮き出て膜化することがあった。この場合、熱可塑性樹脂１００２の表面で膜化した画像部分が露出することとなり、記録物における画像の耐擦過性が低下した。また、熱可塑性樹脂部１０００の表面もしくは内部にインク１００３の一部が残存していると、加熱圧着時に熱可塑性樹脂１００２を溶融膜化させた場合に、残留したインク１００３の成分の一部が蒸発し、蒸気層などを形成して溶融膜化不良を引き起こす場合があった。本実施形態のインクジェット記録媒体１では、上述したように、熱可塑性樹脂部１０００の表面もしくは内部にインク１００３が殆ど残留せず、顔料インク１００３のほぼ全ての液体成分が溶媒吸収層１６０１に速やかに吸収される。このため、インクジェット記録後に即時に加熱圧着処理を行なっても顔料浸透層１６００および樹脂層１０１２の溶融膜化不良が生じにくく、記録物の画像に良好な耐擦過性を得ることができる。
【０１６３】
１．６．２  熱可塑性樹脂１００２の形状
顔料浸透層１６００の上に樹脂層１０１２を設け、その樹脂層１０１２の熱可塑性樹脂１００２を離散的に設けた構造では、顔料浸透層１６００に形成される顔料画像に熱可塑性樹脂１００２の直下部が非画像部としてホワイトポイントが発生する場合がある。ホワイトポイントの発生を抑制するためには、顔料浸透層１６００の面積をなるべく大きくし、かつ各々の露出部１００１の間の距離を小さくして、熱可塑性樹脂１００２の下部が顔料浸透層１６００の表層に接する面積を小さく設定することが好ましい。一方、良好な耐擦過性を得るには、離散的に配置された熱可塑性樹脂部１０００のそれぞれを十分な量の熱可塑性樹脂１００２によって形成し、かつ各熱可塑性樹脂部１０００を近接して設け、熱可塑性樹脂１００２が溶融膜化し易いように構成することが好ましい。
【０１６４】
そこで、本実施形態では、ホワイトポイントの発生を抑制し、かつ熱可塑性樹脂１００２を膜化し易いように構成するために、粒子状の熱可塑性樹脂１００２を用いる。すなわち、粒子状の熱可塑性樹脂１００２を用いることにより、樹脂層１０１２の下層での顔料浸透層１６００との接触面積を小さく抑えつつ、樹脂層１０１２の中層もしくは上層では十分な熱可塑性樹脂１００２の体積を得ることが可能になる。例えば、図１１（ａ）に示すような球状の微粒子１００２ａを主体とする熱可塑性樹脂１００２、あるいは図１１（ｂ）、（ｃ）に示すように、多面体形状の微粒子１００２を主体とする熱可塑性樹脂１００２等を用いることができる。このような熱可塑性樹脂１００２を用いることにより、空隙吸収型の顔料浸透層１６００の露出部１００１に大きな面積を確保して良好なインク吸収性を得ると共に、良好な保護性能を担保することができる。インクジェット記録媒体の製膜生産性を考慮すると、熱可塑性樹脂１００２としては、特別な配向処理などを必要としない球状の粒子（図１１（ａ））を用いることが好ましい。このような球状の微粒子１００２と同様に、多面形状を有する微粒子も好ましく用いることができる。また、図１１（ｄ）、（ｅ）に示すように、膜状の熱可塑性樹脂１００２を離散的に設けてもよい。
【０１６５】
１．６．３  熱可塑性樹脂１００２の粒子径
インクジェット記録媒体１の製膜過程で熱可塑性樹脂１００２が顔料浸透層１６００の空隙に入り込んで熱可塑性樹脂１００２が顔料浸透層１６００の空隙を埋めてしまうと、顔料浸透層１６００のインク吸収性が大幅に低下する場合がある。そのため、粒子状の熱可塑性樹脂１００２を用いる場合は、その平均粒子径が顔料浸透層１６００の空隙径より小さくならないように、熱可塑性樹脂１００２の平均粒子径および顔料浸透層１６００の平均細孔直径を設定することが好ましい。
【０１６６】
一方、前述のように、熱可塑性樹脂部１０００の上にインクを残さないようにするためには、樹脂層１０１２の上に着弾したインク１００３を千切ることなく、顔料浸透層１６００の露出部１００１に引き込んで吸収させることも必要である。そのため、想定されるインク滴１００３Ａの直径よりも熱可塑性樹脂１００２の平均粒子径を小さく設定することが好ましい。
【０１６７】
具体的には、熱可塑性樹脂１００２の平均粒子径を、１００ｎｍよりも大きく、５μｍよりも小さくすることが好ましい。熱可塑性樹脂１００２の平均粒子径を１００ｎｍよりも大きくすることにより、熱可塑性樹脂１００２の粒子径が空隙吸収型の顔料浸透層１６００の空隙径より十分大きくなるため、熱可塑性樹脂１００２が顔料浸透層１６００の空隙の中に入り込みにくくなる。但し、熱可塑性樹脂１００２の粒子が塗工液中に凝集し易い粒子であった場合には、平均粒子径が１００ｎｍ以下の熱可塑性樹脂１００２粒子を用いても、製膜時には粒子が凝集して顔料浸透層１６００の空隙を埋めないように大きな２次粒子を形成していればよい。従って、このような場合には平均粒子径が１００ｎｍよりも小さくても良く、熱可塑性樹脂１００２の性質に応じて、顔料浸透層１６００の空隙を埋めないように、適宜、熱可塑性樹脂１００２の平均粒子径を調整すればよい。また、大きめの顔料粒子を想定して、顔料浸透層１６００の空隙を大きめにする場合などは、１５０ｎｍ以上の大きめの平均粒子径の熱可塑性樹脂１００２を用いることがさらに好ましい。また、熱可塑性樹脂１００２の粒子１００２ａの凝集体によって熱可塑性樹脂部１０００を構成する場合は、個々の島状の熱可塑性樹脂部１０００の面積を小さめに製膜し得るように、平均粒子径が２μｍ以下の微粒子を含む熱可塑性樹脂１００２を用いることが好ましい。
【０１６８】
熱可塑性樹脂部１０００の間隔樹脂層１０１２を介して記録される顔料インクを、樹脂層１０１２に残さずに全てを顔料浸透層１６００側に吸収させるようにするためには、インク吸収の基点となる顔料浸透層１６００の露出部１００１を適切な間隔で配することが重要である。そのため、想定されるインクジェット記録の１画素に、バイパス部（海部）１０１４を少なくとも１つ以上、すなわち、インク吸収速度の速い顔料浸透層１６００の露出部１００１が１つ以上存在するようにすればよい。図１２では、想定されるインクジェット記録の１画素に対して、十分な画像濃度が得られる大きさのインク滴の直径をＤとした場合に、着弾衝撃で２倍に拡がった直径２Ｄのインク滴１００３Ｂを示している。図１２に示すように、直径２Ｄのインク滴１００３Ｂの中には、膜状の熱可塑性樹脂１００２で離散的に形成された島部１０００で囲まれた海部１０１４が含まれている。同様に、図１３（ａ）および１３（ｂ）では、粒子状の熱可塑性樹脂１００２がいくつか連結して、離散的に配置された島状の熱可塑性樹脂１００２を形成し、着弾衝撃で拡がったインク液滴の下に、顔料浸透層１６００が直接露出した海部が含まれている様子を示した。これにより、顔料インクは島状の熱可塑性樹脂部１０００の上に残らず、顔料浸透層１６００および溶媒吸収層１６０１に速やかに吸収されるため、保護性能の不良を引き起こさない。また、１画素に１つ以上の海部が存在することにより、着弾したインク（図１３（ａ）参照）は、所定の画素から大きく外れずに顔料浸透層１６００に吸収されて浸透拡散する（図１７（ｂ）参照）。このため、熱可塑性樹脂１００２直下にも顔料粒子が拡散浸透してホワイトポイントの発生を抑制でき、かつ、溶媒吸収層１６０１との界面で顔料粒子が溶媒成分と固液分離して、薄膜状に稠密な顔料画像を形成する。その結果、画像の記録特性も良好になる。インクジェット画像記録の方式によっては、１画素を複数のインク滴によって記録する場合もあり、各々のインク滴が１画素よりも小さくなるが、それに応じて、１画素に存在する海部の数を増やせばよい。
【０１６９】
１．６．５  熱可塑性樹脂のその他の構成
１．６．５．１  粒子形状の熱可塑性樹脂
熱可塑性樹脂１００２は一種に限らず複数種を使用してもよいが、少なくとも顔料浸透層１６００と接する熱可塑性樹脂１００２は粒子形状をほぼ保持していることが重要である。顔料浸透層１６００と接する熱可塑性樹脂１００２が粒子形状をほぼ保持していることにより、インクの色材が熱可塑性樹脂１００２の下部に回りこみやすくなり、インクジェット記録による画像の記録特性が向上する。
【０１７０】
例えば、粒径の異なる熱可塑性樹脂１００２を複数使用してもよい。粒径の大小は熱可塑性樹脂１００２の体積に関係する。粒径が大きいと、熱可塑性樹脂１００２の体積も大きくなり、熱可塑性樹脂１００２の島部１０００の高さを高くすることができるため、擦過性を向上させることができる。従って、粒径の大きい熱可塑性樹脂１００２には、比較的硬い粒子を選定し、粒径の小さい熱可塑性樹脂１００２は、粒径の大きい熱可塑性樹脂１００２同士、および粒径の大きい熱可塑性樹脂１００２と顔料浸透層１６００とのバインダーとすることもできる。粒径の小さい熱可塑性樹脂１００２をバインダーとすることにより、粒径の大きい熱可塑性樹脂１００２の粒子間の空隙構造をほぼ維持しつつ、樹脂層１０１２を成膜することが可能となる。
【０１７１】
擦過性を良好にするために、熱可塑性樹脂を複数で構成することもできる。例えば、用途に応じた記録物の耐候性を考慮して、複数の材質の熱可塑性樹脂を用いることができる。例えば、図１８に示すように、樹脂層１０１２のバインダーとして作用する小粒径の熱可塑性樹脂１００２Ｓ、極性溶媒でも剥離しにくい大粒径の熱可塑性樹脂１００２Ｌ１、および非極性溶媒でも剥離しにくい大粒径の熱可塑性樹脂１００２Ｌ２等の複数種類の材質の樹脂を用いてもよい。
【０１７２】
また、樹脂層１０１２は単層でも複層でもよい。例えば、図１９に示すように、顔料浸透層１６００に密着し易い構成と、画像の保護性能に優れる構成として、それぞれの樹脂層１０１２に保護機能を分離してもよい。本発明のインクジェット記録媒体は熱可塑性樹脂１００２の膜化温度以上の温度で十分な時間をかけて加熱すれば、樹脂層１０１２を膜化させることができ、顔料画像の保護性能をさらに高めることができる。
【０１７３】
１．６．５．２  熱可塑性樹脂の量（体積）
熱可塑性樹脂の量は用途に応じて調整すればよい。例えば、強い保護性能を必要とする場合は、加熱圧着後に軟化溶融した熱可塑性樹脂が、顔料浸透層の凹凸を吸収して膜化できる量であることが好ましい。
【０１７４】
１．６．５．３  膜状の熱可塑性樹脂
一方、本発明のインクジェット記録媒体では、顔料インクを顔料浸透層内で浸透拡散させられるので、粒子状の熱可塑性樹脂に限らず、例えば、図１５に示すように膜状の熱可塑性樹脂１００２（ｃ）を用いて、海島状に樹脂層１０１２を形成することも可能である。すなわち顔料も含めて顔料インクを等方的に浸透拡散させる顔料浸透層１６００の場合、顔料浸透層１６００の厚みと同程度の範囲であれば熱可塑性樹脂１００２（ｃ）の直下部に顔料インクが回り込んで、非画像部（ホワイトポイント）の発生を抑制することができる。従って、島状に離散的に配置された膜状の熱可塑性樹脂１００２の各々の平面的な大きさが、顔料浸透層１６００の厚みと同程度か、それより小さくなるようにすればよい。
【０１７５】
図１５では、顔料浸透層１６００の膜厚よりもやや小さい大きさの膜状の熱可塑性樹脂部１０００を、顔料浸透層１６００の表層面積に対して熱可塑性樹脂部１０００の面積比率が５０％以下になるように、顔料浸透層１６００の表面に離散的に配置している。溶媒吸収層１６０１の厚みは、着弾した全ての顔料インクの溶媒成分を吸収できるように、想定される顔料インクのインク滴の大きさと同等かそれよりも厚く構成している。また、顔料浸透層１６００の厚みは、溶媒吸収層１６０１の厚みよりも小さく構成されているので、インク滴の大きさに対して同等か、それより小さくなっている。
【０１７６】
一方、個々の熱可塑性樹脂部１０００の大きさは、顔料浸透層１６００の厚みと同程度か、それより小さくなるようにしている。従って、熱可塑性樹脂部１０００の大きさは、インク滴の大きさに対して同等かより小さくなっている。個々のインク滴は着弾時の衝撃によって水平方向に約２倍程度広がるため、熱可塑性樹脂部１０００の大きさがインク滴の大きさと同程度であっても、熱可塑性樹脂部１０００上に着弾したインク滴は着弾時の衝撃により変形することで熱可塑性樹脂部１０００から十分にはみ出して、顔料浸透層１６００の露出部１００１に垂れ込ますことができる。また、顔料浸透層１６００に一部が接した顔料インクは、インク吸収速度の速い空隙吸収型の顔料浸透層１６００内に全体が速やかに引き込まれ、熱可塑性樹脂１００２（ｃ）には残らない。また、顔料浸透層１６００内部では、インク吸収速度のより速い溶媒吸収層１６０１に向けて、顔料インクは浸透拡散する。同時に、顔料インクは熱可塑性樹脂１００２（ｃ）直下の顔料浸透層１６００内部にも浸透拡散することで、膜状の熱可塑性樹脂１００２（ｃ）直下の部分でも色材である顔料が回り込んで、非画像部となるホワイトポイントの発生を抑制できる。
【０１７７】
１．６．５．４  樹脂層の厚み
着弾したインクを引き込むように顔料浸透層１６００の露出部１００１に主体的に吸収させる上においては、着弾して広がったインクの一部が熱可塑性樹脂部１０００からはみ出して顔料浸透層１６００の露出部１００１に垂れ込むときに、そのインクが千切れないように樹脂層１０１２の厚みを制御することが好ましい。すなわち、インクの粘度および表面張力を考慮して、樹脂層１０１２上のインクと、顔料浸透層１６００の露出部１００１に接したインクと、が千切れないように樹脂層１０１２の厚みを制御することが好ましい。また樹脂層１０１２の厚みは、視認性と擦過性が良好となるように調整することが肝要である。擦過性を良好にするために、軟化溶融膜化して接着する際に画像支持体の表面凹凸を吸収できる程度に樹脂層１０１２の厚みを調整する必要がある。すなわち、使用する用途に応じて適宜熱可塑性樹脂熱可塑性樹脂の厚みは適宜決定すればよい。
【０１７８】
例えば、色材である顔料が顔料浸透層１６００と溶媒吸収層１６０１の界面で固液分離して、その全てが顔料浸透層１６００の底部に残る場合を想定する。インクジェット記録により安定して吐出可能な水系インクにおける顔料などの固形分の重量濃度は、インクの顔料濃度を５％程度とする。このような場合には、樹脂層１０１２の厚みを溶媒吸収層１６０１の厚みの１００分の３から２分の１程度の範囲とする。これによれば、熱可塑性樹脂１００２の高さよりも顔料粒子が高く突出することがない。従って、顔料浸透層１６００に受容された顔料粒子が溢れ出して擦過性が低下するおそれもなく、適正に保護膜を形成できる。また、加熱転写時に溶融した十分な量の熱可塑性樹脂１００２により、溶融した顔料浸透層１６００と溶融した熱可塑性樹脂１００２により厚い保護膜を形成することができるため、さらに高い保護性能性が得られる。
【０１７９】
１．６．５．５  熱可塑性樹脂部の面積、露出部の面積
本発明において、前記顔料浸透層の前記露出部の面積は、前記顔料浸透層の全面積の５０％以上を占めることが好ましい。顔料浸透層の露出部の面積は、インクの粘度、表面張力、および浸透異方性等を考慮して、エリアファクターがほぼ１００％になるように、顔料浸透層の全表面に対する露出部の面積の比率（面積比率）を調整すれば良く、例えば、顔料浸透層内にほぼ等方的にインクが浸透する場合、インクジェット方式により安定に吐出可能な水系インクのにじみ率は約２倍となり、インク滴の直径は、着弾して浸透すると約２倍に広がることが知られている。ほぼ等方的に浸透したインクは、顔料浸透層内において水平方向に約２５％程度広がるため、顔料浸透層の露出部の面積比率が５０％以上であれば、エリアファクターをほぼ１００％として、白抜けが無く、高濃度の濃度を得ることができる。
【０１８０】
次に、露出部の面積の測定方法について説明する。インクジェット記録媒体の断面をＳＥＭ（走査電子顕微鏡）によって観察し、熱可塑性樹脂粒子１００２が顔料浸透層１６００と接している部分の直径を測定する。このとき、顔料浸透層１６００と接している熱可塑性樹脂粒子１００個の直径の平均値を算出し、その平均値から１つの熱可塑性樹脂粒子が顔料浸透層１６００と接している部分の面積を算出する。次に、記録面からのＳＥＭの投影図より顔料浸透層１６００と接する熱可塑性樹脂粒子の数を算出して、熱可塑性樹脂１００２が顔料浸透層１６００と接する部分の全面積を求める。測定範囲の全面積から熱可塑性樹脂１００２が顔料浸透層１６００と接する部分の全面積を引くことにより、表面に熱可塑性樹脂１００２がない顔料浸透層１６００の露出部１００１の面積（露出部１００１面積）を算出することが出来る。また、記録面側からのＳＥＭの投影図より、熱可塑性樹脂部１０００の面積（接着部面積）を確認することが出来る。
【０１８１】
１．６．５．６  熱可塑性樹脂の材料
本実施形態のインクジェット記録媒体１は、上述したように、基材５０上に空隙吸収型の溶媒吸収層１６０１と顔料浸透層１６００が設けられ、その顔料浸透層１６００の表面に樹脂層１０１２の熱可塑性樹脂１００２を離散的に設けられている。このため、顔料浸透層１６００の表面は、直接露出する露出部１００１が残るように構成されている。樹脂層１０１２の熱可塑性樹脂１００２は、インクをほぼ吸収しない熱可塑性樹脂、もしくはインクを吸収したとしても吸収速度が遅い熱可塑性樹脂であることが好ましい。
【０１８２】
樹脂層１０１２に着弾したインクの一部は、樹脂層１０１２における熱可塑性樹脂部１０００の相互間の空間をバイパス的に通過して、顔料浸透層１６００の露出部１００１に直接接触する。そして、露出部１００１に接触したインクが顔料浸透層１６００に吸収され始めると、それに連なる他の部分のインクも途切れることなく順次顔料浸透層１６００に引き込まれてゆく。すなわち、インクは、熱可塑性樹脂１００２を殆ど介すことなく、顔料浸透層１６００の露出部１００１に素早く接することにより、その露出部１００１との接触点を中心として、インク吸収速度の速い海部の顔料浸透層１６００に引き込まれるように吸収される。従って、熱可塑性樹脂部１０００の表面および熱可塑性樹脂部１０００の内部にはインクが残りにくい。このように、熱可塑性樹脂１００２はインクの吸収には直接的に関与しないため、その熱可塑性樹脂１００２の材質はインクとは関係なく、擦過性を重視して選定することができる。また、包装材料として用いる場合はヒートシール層との接着性を重視して選定することができる。熱可塑性樹脂の材質は、特に限定されない。
【０１８３】
熱可塑性樹脂の材料としては、例えば、アクリル系樹脂、酢ビ樹脂、塩ビ樹脂、エチレン／酢ビ共重合樹脂、ポリアミド樹脂、ポリエステル樹脂、ウレタン系樹脂、ポリオレフィン樹脂等の樹脂、またはそれらの共重合体樹脂が好ましい。上記の中でもアクリル系樹脂、ウレタン樹脂は、保護性能に優れると共に、加熱圧着工程で比較的低温での造膜が可能であって塗膜の透明性が高く、しかも包装材として用いた場合に裏面のヒートシール剤との良好な接着性を示すことから好ましく用いられる。熱可塑性樹脂１００２は、１種もしくは複数種選択してもよい。
【０１８４】
図１４の熱可塑性樹脂１００２のように、顔料画像の保護性能に優れた熱可塑性樹脂１００２（１）と、顔料浸透層１６００への密着性に優れた熱可塑性樹脂１００２（２）と、を選択しても良く、用途に応じて最適なものを選択できる。
【０１８５】
熱可塑性樹脂１００２の色および透明性は、インクジェット記録媒体の使用目的に応じて決めればよい。熱可塑性樹脂１００２は、透明であっても、半透明または不透明であってもよく、着色されていてもよい。例えば、顔料画像を基材５０側と熱可塑性樹脂側の両面から視認可能とする場合には、樹脂層１０１２は透明であってもよい。また、顔料画像を基材５０側からのみ視認可能とする場合には、背景色として樹脂層は着色してあってもよい。例えば、記録した顔料画像の画像視認性を向上させるための背景色として樹脂層１０１２を白色としてもよく、その場合には、熱可塑性樹脂１００２の粒子径を可視光波長よりも大きくしたり、樹脂層１０１２の熱可塑性樹脂１００２に白色顔料などを加えたりしておけばよい。また、記録内容を熱可塑性樹脂側から視認を可能とする場合には、熱可塑性樹脂１００２は、十分に溶融膜化して高い透明性が得られるようにすることが好ましい。
【０１８６】
２．  インクジェット記録媒体の製造方法  基材は、公知の方法によって製造可能であり、用途に応じて、基材の両面あるいは片面にヒートシール層を形成することができる。また、用途に応じて、５μｍ〜３００μの厚さの基材が用いられる。機械的特性と熱的特性の面で好ましい基材の材料としては、ポリエチレンテレフタレート（ＰＥＴ）のフィルム、包装材料としてはポリプロピレンフィルムなどを使用可能である。
【０１８７】
２．１  基材の形成方法
基材５０上にインク受容層５３を設けるにあたり、インク受容層５３と基材５０との密着力を高める目的で、基材５０上に、公知の塗膜装置で予め密着層１６０３を設けておくこともできる。
【０１８８】
密着層１６０３は、基材５０に前述した密着層１６０３を含有する組成物を、ロールコーティング法、ロッドバーコーティング法、スプレーコーティング法、エアーナイフコーティング法、スロットダイコーティング法等により塗工して、乾燥することで形成する。塗工液中の離型剤の粒子濃度は、塗工液の塗工性などを考慮して適宜決定すればよく、特に限定されないが、塗膜速度と膜の均一性の観点から、塗工液の全質量に対して、０．１質量％以上かつ５質量％以下とすることが好ましい。塗工液の塗工量は、固形分換算で０．１ｇ／ｍ2以上かつ１ｇ／ｍ2以下とすることが好ましい。塗工量を０．１ｇ／ｍ2以上、好ましくは１ｇ／ｍ2以下とすることにより、溶剤吸収層１６０１と基材５０との密着性を良好に保つことができる。
【０１８９】
また、基材５０には、表面改質を行ってもよい。基材５０の表面を粗面化する表面改質を行うことにより、基材５０の濡れ性を向上させて、溶媒吸収層１６０１の塗膜性を向上させてもよい。表面改質の方法としては、特に制限はない。例えば、基材５０の表面に、予めコロナ放電処理やプラズマ放電処理を行う方法、基材５０の表面にＩＰＡやアセトン等の有機溶剤を塗工する方法等を挙げることができる。これらの表面処理は、基材５０と溶媒吸収層１６０１との密着性を高めて、それらの強度を向上させることもできるので、基材５０から溶媒吸収層１６０１が剥離することを防止することができる。
【０１９０】
また、基材５０の裏面に粘着層と剥離シートを設ける場合は、予め剥離シート上に粘着層を設けておき、これらを基材５０と張り合わせるようにすればよい。また、基材５０の裏面に前述した粘着層を構成する粘着材を含有する組成物を、ロールコーティング法、ロッドバーコーティング法、スプレーコーティング法、エアーナイフコーティング法、スロットダイコーティング法等により塗工して、乾燥し、その後剥離シートを張り合わせることも可能である。この場合、塗工液中の粘着材の濃度は、塗工液の塗工性などを考慮して適宜決定すればよく、特に限定されないが、塗膜速度と膜の均一性の観点から、塗工液の全質量に対して、０．１質量％以上かつ５質量％以下とすることが好ましい。塗工液の塗工量は、固形分換算で０．１ｇ／ｍ2以上かつ１ｇ／ｍ2以下とすることが好ましい。塗工量を０．１ｇ／ｍ2以上、好ましくは１ｇ／ｍ2以下とすることにより、画像支持体に貼付した場合の接着性を良好に保つことができる。
【０１９１】
一方、基材５０の両面あるいは片面にヒートシール層を設ける場合は、ヒートシール層は、ヒートシール性樹脂材料を、ドライラミネートや押出しラミネート等によって基材５０に積層して形成することができる。押出しラミネートによってヒートシール層を形成する方法としては、（ｉ）基材５０に対して、有機チタネート系、ポリエチレン・イミン、ウレタン系、ポリエステル系等のアンカー剤を塗布し、このアンカー剤の塗布面に、ＰＰ、ＥＶＡ、アイオノマー等によるヒートシール層をフィルム状に溶融押出し成形する押出しラミネート法；（ii）２台以上の押出し機を用いて基材５０になる樹脂とヒートシール層になる樹脂とを、溶融状態でダイ内部またはダイの開口部で接合させる共押し出しラミネート法等を使用することができる。
【０１９２】
２．２  溶媒吸収層１６０１の形成方法
溶媒吸収層１６０１は、少なくとも無機微粒子または樹脂微粒子と、水溶性樹脂とを適当な媒体と混合して塗工液を調製し、これを基材５０の表面に塗布して乾燥させることによって形成することができる。用途に応じて、その他の添加剤として、例えば、界面活性剤、顔料分散剤、増粘剤、消泡剤、インク定着剤、ドット調整剤、着色剤、蛍光増白剤、酸化防止剤、紫外線吸収剤、防腐剤、ｐＨ調整剤などを塗工液に加えてもよい。塗工液中の無機微粒子または樹脂微粒子の粒子濃度は、塗工液の塗工性などを考慮して適宜決定すればよく、特に限定されない。但し、塗膜速度と膜の均一性の観点から、塗工液の全質量に対して、１０質量％以上かつ３０質量％以下とすることが好ましい。
【０１９３】
溶媒吸収層１６０１は、前述した基材５０の表面に、上記の塗工液を塗工することにより形成することできる。その塗工後は、必要により塗工液の乾燥を行う。
【０１９４】
塗工方法としては、公知の方法を用いることができる。例えば、ブレードコーティング法、エアーナイフコーティング法、カーテンコーティング法、スロットダイコーティング法、バーコーティング法、グラビアコーティング法、ロールコーティング法などを利用することができる。
【０１９５】
塗工液の塗工量は、固形分換算で１０ｇ／ｍ2以上かつ４０ｇ／ｍ2以下とすることが好ましい。塗工量を１０ｇ／ｍ2以上、好ましくは１５ｇ／ｍ2以上とすることにより、インク中の溶媒成分の吸収性に優れた溶媒吸収層１６０１を形成することができる。一方、塗工量を４０ｇ／ｍ2以下、より好ましくは２０ｇ／ｍ2以下とすることにより、塗工層を乾燥させる際に、インクジェット記録媒体にカールが発生し難くなる。なお、顔料浸透層１６００と溶媒吸収層１６０１の密着層１６０３を設ける場合は、密着剤と適当な媒体を混合した塗工液を調製し、これを溶媒吸収層１６０１の表面に塗布して乾燥させることによって形成することができる。なお、塗工液には、必要に応じて界面活性剤を添加してもよい。さらに、粒子状の密着剤の塗工液で密着層１６０３を塗工する場合、微細な密着剤粒子が溶媒吸収層１６０１の空隙に入り込まないように、溶媒吸収層１６０１の表面を予め湿し水・浸し水などで処理して、溶媒吸収層１６０１の空隙を液体で充たしてから、密着剤を塗工すればよい。
【０１９６】
２．３  顔料浸透層の形成方法
顔料吸収層１６００は、少なくとも樹脂微粒子と、水溶性樹脂とを適当な媒体と混合して塗工液を調製し、これを溶媒吸収層１６０１の表面に塗布して乾燥させることによって形成することができる。但し、溶媒吸収層１６０１の表面に顔料浸透層１６００形成用の塗工液を塗工する場合は、溶媒吸収層１６０１の空隙に顔料浸透層１６００の塗工液の水分とともに水溶性樹脂も浸透することにより、溶媒吸収層１６０１の空隙が埋まってしまう場合がある。また、顔料吸収層１６００には溶媒吸収層１６０１の空隙よりも大きな樹脂粒子を用いているが、粒度分布がシャープでなく微粒子カットが不十分な場合など、空隙よりも小粒径の樹脂微粒子が塗工液に含まれる場合もある。この場合、溶媒吸収層１６０１の空隙が埋まってしまうことがある。
【０１９７】
本実施形態のインクジェット記録媒体１における溶媒吸収層１６０１では、溶媒吸収層１６０１にインク中の水分や溶媒成分をほぼ全量や速やかに吸収できるように、高いインク吸収速度を持たせる必要上、空隙は重要である。また、顔料浸透層１６００の塗工液の水分が溶媒吸収層１６０１の空隙内に浸透して溶媒吸収層１６０１の空隙に残存する空気と置き換わる過程で発生した気泡は、顔料浸透層１６００の塗工液を介して排出される。この際、顔料浸透層１６００の塗工液中で気泡がトラップされて塗工面に残ると、塗工不良を引き起こす場合もある。このような場合には、溶媒吸収層１６０１の表面を予め湿し水・浸し水などで処理して、溶媒吸収層１６０１の空隙を液体で充たしてから、顔料浸透層１６００形成用の塗工液を塗工すればよい。湿し水・浸し水が、溶媒吸収層１６０１の空隙を埋めることにより、顔料浸透層１６００形成用の塗工液を塗工する前に溶媒吸収層１６０１の空隙に存在する気泡を外に放出することができる。さらに、顔料浸透層１６００形成用の塗工液にあたり、水溶性樹脂や微細な樹脂微粒子の空隙への侵入を防止することができる。
【０１９８】
なお、塗工液中の樹脂微粒子の粒子濃度は、溶媒吸収層１６０１と同様に塗工液の塗工性などを考慮して適宜決定すればよく、特に限定されない。但し、塗膜速度と膜の均一性の観点から、塗工液の全質量に対して、１０質量％以上かつ３０質量％以下とすることが好ましい。塗工液の塗工量は、固形分換算で１ｇ／ｍ2以上かつ１０ｇ／ｍ2以下とすることが好ましい。塗工量を１ｇ／ｍ2以上、好ましくは１０ｇ／ｍ2以下とすることにより、良好な顔料浸透性および顔料拡散性を示すことができる。
【０１９９】
また、塗工方法としては、溶媒吸収層１６０１の形成方法で記載した同等の方法を用いることができる。なお、溶融膜化可能な顔料浸透層１６００の形成には、顔料浸透層１６００の塗工液を塗工後の乾燥温度を厳密制御する。すなわち、顔料浸透層１６００を形成する樹脂微粒子が粒子状態を維持して空隙構造を形成するように、顔料浸透層１６００の形成時の乾燥温度を、樹脂微粒子の溶融膜化温度Ｔｇよりも低く設定すればよい。顔料浸透層１６００の形成時に、樹脂微粒子溶融膜化温度以上の温度で加熱乾燥すると、樹脂微粒子が造膜状態となり、空隙構造を形成することができないため、注意が必要である。なお、顔料浸透層１６００の形成時の乾燥温度が高いと塗工速度を高めることができるため、生産性の観点からは、顔料浸透層１６００の形成時の乾燥温度をできるだけ高くするほうが好ましい。
【０２００】
２．４  樹脂層の形成
本実施形態のインクジェット記録媒体１は、基材５０上に積層された空隙吸収型のインク受容層である溶媒吸収層１６０１と顔料浸透層１６００の表面に、熱可塑性樹脂１００２を含有する樹脂層１０１２を形成するための塗工液を塗布する。この際、顔料浸透層１６００の表面に樹脂層１０１２の熱可塑性樹脂１００２を島状に（離散的に）設けることにより、顔料浸透層１６００の表面が海状に露出する露出部１００１が残こるように構成する。
【０２０１】
塗工液中の熱可塑性樹脂の濃度は、塗工液の塗工性などを考慮して適宜決定すればよく、特に限定されない。塗工液中の熱可塑性樹脂濃度は、塗工液の塗工性や熱可塑性樹脂部１０００の離散性などを考慮して、適宜決定すればよい。但し、塗膜速度と膜の均一性の観点からは、塗工液の全質量に対して、２質量％以上かつ４０質量％以下とすることが好ましい。
【０２０２】
塗工方法としては、空隙吸収型の顔料浸透層１６００の表面に、樹脂層１０１２の熱可塑性樹脂１００２を離散的に設ける必要があるため、グラビアコーティング法を用いることが好ましい。その場合、グラビアロールの溝の線数は、好ましく２００線、より好ましくは３００線、さらに好ましくは６００線とする。この線数が多くなるほど、インクジェット記録による画像の１画素内に、１つ以上の空隙吸収型の顔料浸透層１６００の露出部１００１を容易に形成することができる。また線数を増やすことで島と島の間隔が短くなり、少しの熱可塑性樹脂１００２の流動で島と島が結合して膜形成することができるため、加熱圧着した場合に溶融膜化時間が少なくなる  基材５０上に形成された顔料浸透層１６００の表面に、粒子状の熱可塑性樹脂１００２の塗工液で樹脂層１０１２を塗工する場合、熱可塑性樹脂１００２の粒子が顔料浸透層１６００の空隙に入り込まないように注意が必要である。顔料浸透層１６００の空隙よりも大きな熱可塑性樹脂１００２の粒子を用いている。しかし、熱可塑性樹脂１００２の粒子が２次凝集体であったり、粒度分布がシャープでなく微粒子カットが不十分であったりした場合、空隙よりも小粒径の熱可塑性樹脂１００２が塗工液に含まれる場合もある。
【０２０３】
本実施形態のインクジェット記録媒体１における顔料浸透層１６００では、樹脂層１０１２に顔料インクを殆ど残すことなく速やかに吸収できるような高いインク吸収速度を持たせる上で、空隙は重要である。そのため、熱可塑性樹脂１００２の塗工液を塗る前に、予め顔料浸透層１６００の空隙を浸し水などで処理して、顔料浸透層１６００の空隙を液体で充たしてから、熱可塑性樹脂１００２の塗工液を塗工することにより、微細な熱可塑性樹脂１００２の粒子が空隙へと侵入するのを防止することができる。
【０２０４】
また、熱可塑性樹脂１００２は、加熱圧着によりに加熱されると軟化溶融膜化する材料で構成されており、樹脂層１０１２の塗膜後の乾燥工程にも十分な配慮が必要である。すなわち、熱可塑性樹脂１００２が軟化溶融する膜化温度、あるいはガラス転移温度以下で乾燥することが好ましい。もちろん、顔料浸透層１６００の露出部１００１が顔料インクでのインクジェット記録に見合うだけの空隙構造を維持できていれば、乾燥工程において熱可塑性樹脂１００２が溶融軟化して、一部が流動したとしても構わない。従って、予め軟化溶融膜化する温度を測定しておき、樹脂層１０１２の海と島の構造を維持しつつ生産性に優れた乾燥温度を設定することが好ましい。
【０２０５】
また、熱可塑性樹脂１００２に複数種の粒子を含ませ、ある１つの粒子に、粒子状で残存する熱可塑性樹脂のバインダーとしての機能、および顔料浸透層１６００の水溶性樹脂との接着性を向上させる機能を持たせてもよい。このような場合には、バインダーとして機能する熱可塑性樹脂１００２の膜化温度以上、かつ粒子状で残存する熱可塑性樹脂の膜化温度以下で乾燥することが好ましい。このように、熱可塑性樹脂１００２の性質に応じて乾燥温度を適宜選択することにより、インクジェットの記録特性と保護性能とを両立させることができる。
【０２０６】
また、熱可塑性樹脂塗工液は、乾燥の過程において熱可塑性樹脂塗工液中の水分が蒸発するため、塗工成膜時には熱可塑性樹脂塗工液の濃度が高くなる。そのため、乾燥前においては、熱可塑性樹脂塗工液を構成する熱可塑性樹脂粒子はほぼ単粒子として分散されているが、乾燥の過程において熱可塑性樹脂塗工液の濃度が高くなると、熱可塑性樹脂粒子の分散が破壊され易くなる。その結果、熱可塑性樹脂粒子同士の衝突・合一により、複数の粒子が凝集することになる。熱可塑性樹脂塗工液は、このように複数の粒子が凝集した状態で成膜されることにより、顔料浸透層１６００の表面に、樹脂層１０１２の熱可塑性樹脂１００２を離散的に設けることができる。従って、熱可塑性樹脂１００２を単粒子で離散的に設ける場合には、乾燥前の熱可塑性樹脂１００２塗工液の濃度を低くすればよい。また、熱可塑性樹脂１００２を複数の粒子が凝集した状態で離散的に設ける場合には、乾燥前の熱可塑性樹脂１００２塗工液の濃度を高くすればよい。
【０２０７】
このように、乾燥前の熱可塑性樹脂塗工液の濃度を適宜調整することにより、成膜時における樹脂層１０１２の熱可塑性樹脂１００２の離散状態を調整することができる。樹脂層１０１２の熱可塑性樹脂１００２の離散状態は、インクジェット記録媒体および記録物の用途に応じて制御することができる。熱可塑性樹脂１００２を単粒子で離散的に設けた場合には、離散的に配された各々の熱可塑性樹脂１００２の強度が低く、耐擦過性が低下する場合が有る。一方、熱可塑性樹脂１００２を複数の粒子が凝集した状態で離散的に設けた場合には、離散的に配された各々の熱可塑性樹脂１００２の強度が高く、耐擦過性を高めることが可能である。
【０２０８】
また、転写ローラや転写フィルムなど表面上に、島状に離散した形で熱可塑性樹脂１００２の接着膜を設けておき、顔料浸透層１６００の表面に圧着転写してもよい。転写ローラや転写フィルムなど表面形成した熱可塑性樹脂の離散パターンをそのまま顔料浸透層１６００に転写できることから、顔料浸透層１６００表面に形成された熱可塑性樹脂１００２の離散状態を任意にコントロールすることができる。この方法によれば、顔料浸透層１６００の空隙への熱可塑性樹脂１００２の浸透を考慮することないため、顔料浸透層１６００に浸し水等の特別な処理を行うことなく、樹脂層１０１２を顔料浸透層１６００の表面に離散的に形成できる。
【０２０９】
さらに、基材５０上に、密着層１６０３の塗工液、溶媒吸収層１６０１の塗工液、顔料浸透層１６００の塗工液、樹脂層１０１２の塗工液をスライドダイコーターやスロットダイコーター、カーテンコーターを使用して、同時に塗工して、密着層１６０３、溶媒吸収層１６０１、顔料浸透層１６００、樹脂層１０１２を同時に形成してもよい。上述の方法は、密着層１６０３、溶媒吸収層１６０１、顔料浸透層１６００、樹脂層１０１２の各々の塗工液の粘度や表面張力を適切に調整することにより、各々塗工液を乾燥の過程で混合させることなく製膜することができる。すなわち、溶媒吸収層１６０１や顔料吸収層の空隙を埋めずに、溶媒吸収層１６０１や顔料浸透層１６００を形成でき、さらに樹脂層１０１２の熱可塑性樹脂１００２を離散的に顔料浸透層１６００に設けることができる。
【０２１０】
３．  記録物の製造方法
３．１  インクジェット方式による画像記録工程
まず、本実施形態のインクジェット記録媒体１に対する画像記録方法について説明する。本実施形態では、基材５０上に空隙吸収型のインク受容層５３を構成する溶媒吸収層１６０１と顔料浸透層１６００とを有するインクジェット記録媒体１（図１参照）を用いる。このインクジェット記録媒体１に対し、顔料インクを用いてインクジェット記録方式で記録を行うことにより、図２（ａ）および２（ｂ）に示すように、顔料浸透層１６００に顔料画像１６０６を形成することができる。その後、必要に応じて、顔料浸透層１６００を加熱ローラ２１を用いて加熱圧着するにより（図２（ｃ）参照）、顔料浸透層で顔料画像を包み込むように溶融膜化（図２（ｃ）参照）することで、顔料保護膜１６５０を形成して、強固な保護膜とすることができる。なお、加熱ローラ２１以外の加熱圧着手段を用いて、顔料浸透層１６００を溶融膜化してもよい。
【０２１１】
上述のインクジェット記録方式とは、記録ヘッドに形成された複数のノズルから、インクジェット記録媒体のインクジェット記録面に対してインク（インク滴）を吐出して画像を記録する方式である。インクジェット記録方式の種類は特に限定されず、サーマルインクジェット方式やピエゾ方式のどちらも使用できる。サーマルインクジェット方式は、駆動パルスに応じた熱エネルギーをノズル内のインクに付与して、そのインクに膜沸騰により気泡を形成させ、この気泡によってノズルからインク滴を吐出させる。このようなサーマルインクジェット記録方式は、高解像度で高品質な画像を高速記録できるため好ましい。
【０２１２】
インクジェット記録装置は、記録ヘッドを本発明の顔料浸透層１６００表面に接触させる必要が無く、極めて良好で安定した画像を記録することができる。シリアルスキャン方式の場合には、記録ヘッドがインクを吐出しつつ主走査方向に移動する動作と、主走査方向と交差（例えば、直交）する副走査方向に記録媒体を搬送する動作と、を繰り返すことによって画像を記録する。このようなシリアルスキャン方式においては、記録ヘッドから吐出するインク滴を小さくして、高品質な画像を容易に記録することができる。
【０２１３】
このようなシリアルスキャン方式のプリンタとしては、顔料インクを用いて記録するものであれば、公知の小型のインクジェットプリンタ、あるいは大判プリンタを使用することができる。また、シリアルスキャン方式において、同一の記録領域に対して複数回の記録ヘッドの走査によって所定の時間差をもって顔料インクを複数回着弾（分割重複走査）させて記録することも可能である。この場合にも、顔料インクの蒸発速度に比べて空隙吸収型の顔料浸透層１６００のインク吸収速度が十分に速いため、顔料浸透層１６００あるいは熱可塑性樹脂１００２上にインクは残留しにくく高い擦過性が維持できる。
【０２１４】
一方、フルライン方式の場合には、インクの吐出口およびインク流路などからなるノズルを複数集積した長尺なマルチノズルヘッドを用いる。そして、吐出口の配列方向と交差（例えば、直交）する方向に、記録媒体を連続的に搬送しつつ、マルチノズルヘッドからインクを吐出することによって画像を記録する。このようなフルライン方式のプリンタは、高解像度で高品質な画像を高速に記録することができる。なお、インクジェット記録媒体に画像を記録する際には、画像を視認する方向に応じて、反転画像あるいは正像画像を記録すればよく、その画像は使用用途に応じて選択することができる。
【０２１５】
３．１．１  顔料インク
本実施形態のインクジェット記録媒体では、顔料粒子が浸透拡散可能な顔料浸透層１６００を用いることで、顔料浸透層１６００の底部に稠密な顔料画像を形成し、溶媒吸収層１６０１に顔料インクの水成分および溶媒成分をほぼ全量浸透させる。これにより、記録特性と保護性能とを両立させることができる。様々な用途に利用可能な記録画像の保存性・耐久性を考慮すると、本実施形態のインクジェット記録媒体１には、顔料インクを用いることが好ましい。
【０２１６】
また、水系顔料インクは、インクの成分の内、６０〜８０％が溶媒としての水成分であり、２０％〜３０％がその他の溶媒成分、１〜１０％が顔料成分で構成されている。水性顔料インクにおいては、溶媒成分の殆どは水溶性であり、不揮発性であり、かつ不活性成分（反応性がすくない）のため、人体に対する刺激性が少ない成分で構成されている。従って、画像記録後に、溶媒成分が長時間に亘って揮発し続けたり、あるいは、活性の高い成分が未反応のまま残存しない。このため、揮発性溶剤を主体とする溶剤インクや、活性成分を含む（反応性の高い）モノマーを用いているＵＶインクなどと比較して、水系顔料インクは、極めて安全性が高いため、特に好ましく用いられる。
【０２１７】
顔料インクにおいては、インクの顔料色材の平均粒子径と、顔料浸透層１６００と溶媒吸収層１６０１それぞれの平均細孔直径と、に応じて顔料インクの吸収状態が異なる。すなわち、想定される顔料インクの平均粒子径に対して、顔料浸透層１６００の平均細孔直径が大きく、溶媒浸吸収層の平均細孔直径が小さなインクジェット記録媒体を用いればよい。一般に、顔料粒子の平均粒子径は、４０ｎｍ〜１１０ｎｍ程度であるので、高精細な画像が得られる小粒径の顔料粒子を用いた顔料インクを用いる場合には、顔料粒子の平均粒子径は４０nｍ〜５０ｎｍ程度である。一方、安価で安定的な大粒径の顔料粒子を含んだ顔料インクを用いる場合、顔料粒子の平均粒子径は９０nｍ〜１１０ｎｍ程度である。従って、顔料浸透層と溶媒吸収層の平均細孔径を、想定される顔料インクに合わせて調整すれば良い。各々のインク受容層の空隙の大きさが、顔料粒子の大きさに対して適切な組合せのインクジェット記録媒体を用いることによって、顔料浸透層１６００と溶媒吸収層１６０１との界面に、稠密で高精細な顔料画像が形成できる。また、顔料インクの溶媒である液体成分は溶媒吸収層１６０１側に速やかにほぼ全量が吸収されるため、顔料浸透層１６００に液体成分が殆ど残らないので、インクジェット記録の後、直ちに加熱ローラ２１を用いて加熱圧着工程を行うことができ、顔料浸透層１６００を速やかに溶融膜化することが可能になり、記録物の製造が高速に行うことが可能になる。
【０２１８】
顔料インク中の顔料成分としては、カルボニル基、カルボキシル基、ヒドロキシル基、およびスルホン基のうちの少なくとも１種の官能基またはその塩を結合された自己分散顔料、あるいは顔料粒子の周りを樹脂で被覆した樹脂分散型の顔料を用いることができる。本実施形態のインクジェット記録媒体１においては、顔料浸透層１６００の厚みを適切に調整することにより、固液分離して顔料浸透層１６００内に顔料色材を全て収納し、顔料浸透層１６００から色材が溢れて表面に露出しないようにすることができる。このように、顔料浸透層１６００の厚みを調整することにより、加熱圧着時に顔料浸透層１６００が溶融膜化した場合に顔料浸透層１６００が顔料画像を包み込むように膜化することで、顔料色材を完全に固定化することができ、強固な保護膜とすることが可能になる。従って、顔料粒子自体に接着性をもたない自己分散顔料を用いる場合に好適である。
【０２１９】
また、樹脂分散型の顔料は、インク媒体と分離した後の顔料粒子同士の結着力を高めて、顔料浸透層１６００の底部に強固な薄膜状の顔料画像を形成することができる。顔料インク中の液体成分である溶媒は、顔料浸透層１６００よりもインク吸収速度がさらに速い溶媒吸収層１６０１にほぼ全量が吸収されるため、顔料画像の水分は殆ど残らない。そのため、樹脂分散型の顔料粒子は、顔料分散用に加えられた分散樹脂によって近接し、より強固に互いに結合する。また、分散樹脂は、インク受容層５３の水溶性樹脂のポリビニルアルコールと親和性が高いため、加熱圧着時の熱によって分散樹脂、水溶性樹脂が溶融すると、樹脂分散顔料は顔料浸透層１６００内で強固に接着される。
【０２２０】
顔料粒子の周りを被覆する樹脂としては、酸価が１００〜１６０ｍｇＫＯＨ／ｇである（メタ）アクリル酸エステル系共重合体が好ましい。酸価を１００ｍｇＫＯＨ／ｇ以上とすると、サーマル方式でインクを吐出するインクジェット記録方式において、インクの吐出安定性が向上する。一方、酸価を１６０ｍｇＫＯＨ／ｇ以下とすると、顔料粒子に対して相対的に疎水性を有するようになり、インクの定着性および耐滲み性が良好になる。従って、インクの高速定着および高速記録に適する。
【０２２１】
ここで酸価とは、１ｇの樹脂を中和するために必要となるＫＯＨの量（ｍｇ）であり、その親水性を示す指標となり得るものである。また、この場合の酸価は、樹脂分散剤を構成する各モノマーの組成比から計算により求めることもできる。具体的な顔料分散体の酸価の測定方法としては、電位差滴定により酸価を求める、Ｔｉｔｒｉｎｏ（Ｍｅｔｒｏｈｍ製）等を使用することができる。
【０２２２】
３．１．２  顔料インクの浸透拡散性
本発明においては、インクジェット記録用のインクの表面張力や粘度が適切に制御されることによって、顔料浸透層１６００の表面の露出部１００１に接したインクが顔料浸透層１６００に吸収され始めると、顔料浸透層１６００内部に引き込まれていく。このようなインクの粘度ηは、１．５〜１０．０ｍＰａ・ｓであることが好ましく、さらに好ましくは、１．６〜５．０ｍＰａ・ｓ、特に好ましくは１．７〜３．５ｍＰａ・ｓである。
【０２２３】
一方、インクの表面張力γは、２５〜４５ｍＮ／ｍであることが好ましい。すなわち、インクの表面張力や粘度は、着弾したインクが顔料浸透層１６００の表面に接した後、そのインクが速やかに顔料浸透層１６００に吸収されるように、制御すればよい。また、顔料浸透層１６００に浸透したインクが、顔料インクは顔料も含めて薄膜の顔料浸透層１６００内に浸透拡散するように、インクの表面張力や粘度を制御すればよい。インクの粘度を上記の範囲に適切に調整することにより、顔料インクは、顔料浸透層１６００内を顔料浸透層１６００の浸透異方性に応じて、膜厚方向および水平方向に拡がりながら拡散しながら浸透する。これにより、適切なドットが形成され、高精彩の画像記録が可能となる。
【０２２４】
顔料浸透層１６００を通過した顔料インクが溶媒吸収層１６０１との界面に到達すると、顔料インクの顔料成分と、水成分および溶剤成分とが、固液分離して、顔料浸透層１６００側の界面に薄膜で稠密な顔料画像が形成される。このとき画像の形成と共に、溶媒吸収層１６０１には溶媒成分のみが吸収されるため、高濃度の画像を形成することができる。また、インクの粘度を上記の範囲に適切に調整することにより、インクの吐出時におけるインクの流動性が向上し、ノズルへのインク供給性、延いてはインクの吐出安定性も向上する。また、インクの表面張力を上記の範囲に調整することにより、インクを吐出時に、インク吐出口のメニスカスを維持することができる。なお、顔料浸透層１６００の表面に海島状に樹脂層１０１２を設けた場合においても、上述した範囲内にインクの表面張力や粘度を制御すれば、インクジェット記録媒体１の記録面に着弾したインクの一部が保護強化部からはみ出してインク受容層１６０１の露出部１００１に垂れ込む際に、樹脂層１０１２表面においてインクが千切れないようにすることができる。さらには、インクの一部が樹脂層１０１２における熱可塑性樹脂部１０００の相互間の空間をバイパス的に通過して、インク受容層の表面の露出部１００１に接した後、そのインクがインク受容層に引き込まれて吸収されるように、制御することもできる。
【０２２５】
インクの粘度は、ＪＩＳ  Ｚ  ８８０３に準拠し、温度２５℃の条件下、Ｅ型粘度計（例えば、東機産業製「ＲＥ−８０Ｌ粘度計」等）を用いて測定した値を意味するものとする。インクの粘度は、界面活性剤の種類や量の他、水溶性有機溶媒の種類や量等により調整することができる。インクの表面張力は、温度２５℃の条件下において自動表面張力計（例えば、協和界面科学製「ＣＢＶＰ−Ｚ型」等）を用い、白金プレートを用いたプレート法により測定した値を意味するものとする。インクの表面張力は、界面活性剤の添加量、水溶性有機溶剤の種類及び含有量等により調整することができる。
【０２２６】
３．１．３  顔料濃度
本実施形態において、インク中の色材濃度は特に規定はされない。但し、好ましくは０．５％以上１０％以下、より好ましくは１％以上５％以下である。色材濃度をこのような範囲とすることにより、画像の視認性と擦過性とを両立させることができる。特に、顔料インクの場合、顔料浸透層１６００内部に浸透した顔料粒子を顔料浸透層１６００内部にほぼ全て収納するためには、色材濃度を厳密に制御する必要がある。すなわち、顔料粒子が顔料浸透層１６００の空隙を満たすことによる顔料粒子の溢れが生じない範囲で、かつ画像の視認性を向上させることができる範囲において、顔料濃度をできる限り高くすることが好ましい。要は顔料浸透層１６００内で顔料を受容できるように、顔料濃度や記録密度に応じて、顔料浸透層１６００の空隙容量を調整すればよい。すなわち、インクの顔料濃度が高くして、顔料濃度や記録密度を高くする場合は、空隙容量を高くして、顔料粒子を空隙内部に全て収納できるようにすればよい。インク濃度を上述した範囲に制御することにより、インクの粘度を最適に制御して、インクの吐出時におけるインクの流動性を向上させて、記録ヘッドのノズルへのインク供給性、延いてはインクの吐出安定性を向上させることができる。
【０２２７】
３．１．４  白インク
本発明においては、任意の画像の記録後もしくは記録前に、顔料浸透層の少なくとも一部に、白インク（白色のインク）を用いてインクジェット記録を行うことができる。用途に応じて、顔料浸透層に記録された画像の背景となるように、白インクで記録すれば、隠蔽性が向上し、画像の視認性を向上させることが出来る。白色インクの組成物としては、インクジェット記録方法において通常使用されている任意の白色インクの組成物を用いることができる。このような白色顔料としては、公知の材料を適用可能であり、例えば、無機白色顔料、有機白色顔料、白色の中空ポリマー微粒子などを挙げることができる。白インクの白色顔料粒子の平均粒子径が顔料浸透層の平均細孔直径よりも大きい場合には、顔料浸透層の表面で、白色顔料成分と、水成分および溶媒成分と、が固液分離する。樹脂層における熱可塑性樹脂部（島部）の高さが十分あれば、加熱圧着により、樹脂層によって白インク顔料成分も被覆されるため、白インクの顔料が表面に残らず、良好な耐擦過性が得られる。
【０２２８】
３．２  加熱圧着工程
本実施形態におけるインクジェット記録媒体１の顔料浸透層１６００は、図１６（ａ）ないし１６（ｄ）に示すように、画像形成後に加熱圧着することにより、顔料浸透層１６００が顔料画像を包み込むように膜化することで、顔料色材を完全に固定化することができる。このため、強固な保護膜を形成することが可能になる。記録物を作製する場合には、まず本実施形態のインクジェット記録媒体１の顔料浸透層１６００表面に、画像を視認する方向に応じて正像画像あるいは反転画像を記録する。次に、加熱圧着により顔料浸透層１６００の樹脂微粒子を溶融膜化（自己溶融）させることによって記録物を得る。
【０２２９】
加熱圧着工程では、特別な乾燥処理を行わなくても、溶媒吸収層１６０１が水分を十分に含んだ状態であれば、顔料浸透層１６００を加熱溶融膜化することが可能である。すなわち、顔料インクの溶媒である液体成分は、顔料浸透層１６００に殆ど残っておらず、ほぼ全量が溶媒吸収層１６０１に吸収保持されている。また、加熱圧着時おいて、溶媒吸収層１６０１の空隙構造は壊れにくく、加熱圧着後も空隙構造を保持することが可能である。従って、顔料浸透層１６００の樹脂微粒子が溶融膜化しても、溶媒吸収層１６０１は吸収したインクを溶媒吸収層１６０１の内部に保持することができる。また、溶媒吸収層１６０１の内部に保持された蒸気が発生しても、その水蒸気を内部に封じ込めることができるため、溶媒吸収層１６０１内に水分が十分に含まれた状態でも顔料浸透層１６００を溶融膜化することができる。本発明において好ましく用いる加熱装置としては、加熱ファン、加熱ベルト、熱転写ヘッド等を用いる装置が挙げられるが、これに限られるものではない。
【０２３０】
３．２．１  ヒートローラによる圧着
本発明においては、顔料浸透層に、熱や圧力によって溶融膜化する樹脂微粒子を用いることが特に好ましいため、上記の加熱圧着方法の中でも、加熱と圧着とを併用した加熱圧着する方法が好ましい。このような加熱圧着のための構成としては、ヒートローラと加圧ローラを併用した構成が挙げられる。本実施形態では、インクジェット記録媒体の顔料浸透層１６００に画像１６０６を形成した後、加熱したヒートローラ２１と加圧ローラ２２との間を通して搬送することにより、顔料浸透層１６００を溶融膜化して記録物を得ることができる。
【０２３１】
また本実施形態において、顔料浸透層１６００を溶融膜化する際、加熱圧着後にも溶媒吸収層１６０１の空隙構造が維持されるように、加熱圧着時の熱や圧力を制御することが重要である。図２（ｃ）に示すように、ヒートローラ２１と加圧ローラ２２とによって加圧加熱されることにより、顔料浸透層１６００は溶融膜化されるが、溶媒吸収層１６０１に吸収された顔料インクの溶媒成分１６０７は空隙構造に保持されたままである。空隙構造を維持することにより、加熱圧着時の熱や圧力によってインクの液体成分が溶媒吸収層１６０７の空隙内で突沸して蒸気が発生したとしても、各々の空隙内に蒸気を封じ込めることができる。その結果、顔料浸透層１６００に空気層などが形成されず、顔料浸透層１６００の溶融膜化を良好に行うことができる。また、加熱圧着を行った場合にも、溶媒吸収層１６０１が空隙構造を維持し、圧力による空隙の潰れ、および加熱による空隙の溶解を抑制する。このため、インクの液体成分である不揮発性溶剤が顔料浸透層１６０１に染み出すことは抑制され、顔料浸透層の溶融膜化は良好に行われる。
【０２３２】
加熱圧着の温度は、顔料浸透層の樹脂微粒子が溶融膜化する温度以上になるように制御することが好ましい。顔料浸透層の樹脂微粒子が溶融膜化する温度以上に制御することにより、顔料浸透層１６００は顔料画像を包み込んだ状態で膜化する。その結果、顔料粒子を完全に固定化することができ、強固な保護膜を形成することが可能になる。また、顔料浸透層１６００の表面に離散的に熱可塑性樹脂１００２を配したインクジェット記録媒体１を用いた場合は、熱可塑性樹脂１００２が溶融膜化する温度以上になるように加熱圧着温度を制御する。加熱圧着温度を熱可塑性樹脂１００２が溶融膜化する温度以上にすることにより、離散的に配された熱可塑性樹脂１００２が顔料浸透層１６００と一体化して顔料画像を包み込むように膜化する。これにより、顔料粒子を完全に固定化することができ、より強固な保護膜を形成することができる。
【０２３３】
また、加熱圧着温度は、溶媒吸収層の空隙構造を必要以上に潰すことなく、加熱圧着後も空隙構造を維持するように制御することも重要である。すなわち、加熱によって、空隙が溶解してインクの液体成分である不揮発性溶剤が表面に染み出さないように、空隙を構成する成分の溶解温度以下で加熱圧着させることが好ましい。また、インクの水や溶媒成分が個々の空隙内で突沸や蒸発しないように、加熱圧着温度を、溶媒成分の沸点以下、特に水の沸点以下とすることが好ましい。
【０２３４】
加熱圧着の圧力は、０．５ｋｇ／ｃｍ以上かつ７．０ｋｇ／ｃｍ以下とすることが好ましい。加熱圧着の圧力を０．５ｋｇ／ｃｍ以上とすることにより、顔料浸透層が顔料画像を包み込むように膜化することで、顔料粒子を完全に固定化することができ、強固な保護膜を形成することが可能になる。一方、加熱圧着の圧力を７．０ｋｇ／ｃｍ以下とすることにより、溶媒吸収層の空隙構造を必要以上に潰さず、空隙を維持しながら加熱圧着を行うことができる。これにより、インクの液体成分である不揮発性溶剤が表面に染み出すことを抑制することができ、顔料浸透層の溶融膜化を良好に行うことができる。
【０２３５】
また、顔料浸透層１６００と加圧ローラ２２としては、シリコーンローラを使用することが好ましい。シリコーンローラは、ヒートローラ２１と加圧ローラ２２との間を顔料浸透層１６００が通過する際に、顔料浸透層１６００の表面がヒートローラ２１に接着し難くなる。
【０２３６】
４．  ヒートシール可能な記録シートの包装と加熱圧着
本実施形態のインクジェット記録媒体を包装フィルムとして使用する場合、封緘部をヒートシールによって形成するには、次のような方法を用いることが可能である。例えば、一定温度に加熱した熱板をシール予定面に圧着するヒートシール法、インパルスシール法、熱溶断シール法、インパルス溶断シール法、溶融シール法、高周波シール法、超音波シール法等を適用することができる。
【０２３７】
このとき、加熱圧着の温度は６０℃以上に制御することが好ましく、６０℃以上１６０℃以下に制御することがさらに好ましい。加熱圧着の温度を６０℃以上とすることにより、ヒートシール層と顔料浸透層１６００およびヒートシール層同士を接着することができる。一方、加熱圧着の温度を１６０℃以下とすることにより、過剰な熱よる基材５０の熱変形を避けることができる。また、被包装物の変形は上記の温度範囲で短時間の加熱により防止することができる。さらに、被包装物にヒートシール層が張り付くことを防止することができる。
【０２３８】
４．１  包装体の開封
包装体の一部分に切れ込みをいれることで引き手部を形成することができる。ユーザーが引き手部を手でつまんで引くことにより、引き手部から裂け目が直ぐに発生する。これにより、容易に開封することができる。本実施形態におけるヒートシール可能な記録シートは、溶媒吸収層１６０１と基材５０との接着性が良好であるため、裂け目におけるバリの発生や、基材５０からの溶媒吸収層１６０１の剥がれ落ちを防止することができる。なお、精度良く開封するため、強度の高い引き手芯部を引き手部に設けてもよい。
【０２３９】
５．  記録物の製造装置
上述のインクジェット記録媒体を用いて記録物を製造する製造装置を説明する。本発明の記録媒体に画像を記録する装置としては、顔料インクを用いて記録するものであれば、公知の小型のインクジェットプリンタ、あるいは大判プリンタを使用することができる。また、記録媒体を画像支持体に接着転写して、必要に応じて、基材を剥離する装置としては、ダイニック社製のＤ−１０や、フジテックス社製のＬＰＤ３２２３  ＣＬＩＶＩＡ等の公知のラミネーターが使用できる。ラミネータとしては、一対のヒートローラ２１，加圧ローラ２２を備えており、それらのローラ間を画像支持体と転写材が通過する際に、記録媒体の顔料浸透層が画像支持体に加熱圧着されるであればよい。また、製造装置は記録媒体を記録部へ送り出す供給部と、インクジェット記録方式などにより画像を記録する記録部と、加熱圧着部、基材を剥離する剥離部、顔料画像が転写された記録物を排出して集積する排出部とを全て一体型的に構成されているものも使用できる。このような、一体型の装置は、例えば、特許０５９４４９４７に記載されているものも使用できる。
製造装置は用途に応じて、被包装物１１を供給する被包装物供給部１２と、ヒートシール層を有するインクジェット記録媒体１で、被包装物１１を包装する包装部７と、を備えても良い。包装部７においては、ヒートシール層を有するインクジェット記録媒体で被包装物１１を包装するとともに、顔料浸透層１６００とヒートシール層、およびヒートシール層同士が重なり合う部分を加熱圧着する。これにより、顔料浸透受容層とヒートシール層、およびヒートシール層同士が強固に接着し、包装体が作製される。また、加熱圧着の温度は、６０℃以上１６０℃以下に制御すればよい。この温度で加熱圧着することで、基材５０や被包装物１１の過剰な熱よる変形、または内容物へのダメージを防止することができると共に、被包装物１１にヒートシール層が張り付くことを防止することができる。
【０２４０】
６．記録物  
顔料浸透層１６００の表面に樹脂層１０１２を設けたインクジェット記録媒体１を用いて記録物を製造する際には、まずインクジェト記録媒体１の記録面Ｓ１（図１参照）に、記録ヘッドによってインクを付与して画像を記録する。このとき、顔料インクの一部は、樹脂層１０１２における熱可塑性樹脂部１０００の相互間の空間をバイパス的に通過して、吸収速度の速い顔料浸透層１６００の露出部１００１に接する。これにより、インクは、熱可塑性樹脂部１０００内を通ることなく、顔料浸透層１６００に引き込まれるように吸収される（図２（ａ）参照）。その後、顔料浸透層１６００内を拡散浸透して溶媒吸収層１６０１との界面に顔料インクが到達すると、顔料粒子よりも空隙が小さい溶媒吸収層１６０１と顔料浸透層１６００との界面で固液分離が生じて、界面に薄膜状の稠密な顔料画像１６０６が形成される。また、溶媒成分１６０７はインク吸収速度がより高い溶媒吸収層１６０１側にほぼ全量が吸収されることで記録物を得ることができる（図２（ｂ）参照）。
【０２４１】
次に、必要に応じて、記録物の離散的に配した熱可塑性樹脂１００２と顔料浸透層１６００を、第１の製造装置２５を用いて、加熱圧着させることにより（図２（ｃ）参照）、強化顔料保護膜１６５１を保護層とする記録物を得る（図２（ｄ）参照）。樹脂層１０１２および顔料浸透層１６００が溶融膜化することにより、顔料粒子１６０６を強化顔料保護膜１６５１で包み込むことができるため、格段に強固な保護膜の形成が可能になる。樹脂層を完全に膜化させて記録物を作製した場合、水、薬品などの液体や、オゾンなどの気体の記録物への進入をより確実に抑えることが可能になり、耐水性、耐薬品性に加え、耐候性も向上させることができる。加えて、海島状の樹脂層１０１２に含まれる機能性材料を隠蔽性粒子とすれば、熱可塑性樹脂１００２層が膜化し、隠蔽性粒子が全面に広がるため、隠蔽性をより向上させることも可能でき、基材５０側から見た場合の視認性を向上させることができる。
【０２４２】
６．３  表面向上剤は樹脂層１０１２に海島状に設けられたた画像記録物
次に、顔料浸透層１６００の表面に、表面質感向上剤１６５３を含んだ樹脂層１０１２を設けたインクジェット記録媒体１（図１７（ａ）参照）を用いた記録物の作製について説明する。まず、上記のインクジェト記録媒体１の記録面Ｓ１（図１７（ａ）参照）に、記録ヘッド２０によりインクを付与して画像を記録する（図１７（ｂ））。次に、顔料浸透層１６００を、製造装置１を用いて加熱圧着させることにより（図１７（ｃ）参照）、顔料浸透層１６００と樹脂層１０１２とを溶融膜化する。これにより、表面質感向上剤１６５３が強化顔料保護膜１６５１に海島状に設けられた記録物（図１７（ｄ））を得る。
【０２４３】
このように、加熱圧着によって樹脂層１０１２および顔料浸透層１６００を溶融膜化させ、それらの溶融膜によって画像を形成する顔料粒子１６０６を包み込んだとしても、表面質感向上剤１６５３は溶融膜化しない。すなわち、表面質感向上剤１６５３は粒子状態を保ち、強化顔料保護膜１６５１表面に海島状に設けられたままの状態となる。このとき、表面質感向上剤１６５３の一部は、溶融膜化した顔料浸透層１６００と保護強化層１６５１に埋め込まれるため、表面質感向上剤１６５３は強固に固定化される。従って、記録物の表面には、海島状の表面質感向上剤によって微小な凹凸を形成することができる。これにより、記録物の手触り感の向上、あるいは光沢を抑えたマット調の表面形成など、記録物の表面質感の向上が可能になる。
【０２４４】
６．４  溶媒吸収層を溶融膜化した画像記録物
次に、加熱圧着時に溶融変形し易い樹脂微粒子で構成した溶媒吸収層で構成するインクジェット記録媒体を用いた記録物の作製について説明する。記録物の作成に際しては、まずインクジェト記録媒体の記録面（図３２（ａ））に、記録ヘッドによりインクを付与して、画像を記録する。次に、画像が記録されたインクジェット記録媒体（図３２（ｂ）参照）を、図３２（ｃ）に示すように加熱圧着することによって顔料浸透層１６００と溶媒吸収層１６０１とを溶融膜化して一体化し、記録物（図３２（ｄ））を得る。このとき、溶媒吸収層１６０１に吸収された揮発性の溶媒成分を十分に乾燥させる工程や時間を設けたり、乾燥装置などを用いたりすることにより、溶媒吸収層１６０１に溶媒成分が殆ど残存しない状態まで十分に乾燥させることが望ましい。溶媒成分を十分に乾燥させることにより、溶媒吸収層１６０１の樹脂微粒子が軟化溶融しても、僅かに残留する不揮発性溶剤が顔料浸透層１６００へ逆流するのを抑制することができる。従って、溶媒吸収層１６０１の溶媒成分を十分に乾燥させた後に加熱圧着を行えば、顔料浸透層１６００と一体化した溶媒吸収層１６７０によって、顔料インクに含まれる少量の不揮発性溶剤を溶媒吸収層１６０１内に保持することが可能になる。
【０２４５】
以上のようにして、顔料浸透層１６００と溶媒吸収層１６００とを溶融膜化し、その膜化した溶媒吸収層１６００の中に顔料粒子１６０６を包み込むようにすれば、溶媒吸収層の空隙や樹脂粒子界面による光散乱によって生ずる透明性の低下を抑制できる。その結果、顔料浸透層の底部に形成された稠密で薄膜状の顔料画像に対する、溶媒吸収層側からの視認性を向上させることができる。
【０２４６】
６．５  ヒートシール層を有する基材に空隙吸収型の溶媒吸収層と顔料浸透層を設けたインクジェット記録媒体を用いた記録物
次に、基材の記録面側に溶媒吸収層と顔料浸透層とからなるインク受容層を備える一方、基材のインク受容層を形成する面（表面）とは反対の面（裏面）にヒートシール層を備えるインクジェット記録媒体を用いた記録物の作成について説明する。記録物を作成する場合には、まず、インクジェット記録媒体１に対し、インクジェット記録媒体１の表面に顔料インクによって画像を形成する。なお、顔料浸透層１６００は、加圧加熱によって溶融膜化可能な材料で構成されている。
【０２４７】
顔料浸透層１６００を構成する樹脂微粒子および水溶性樹脂（ＰＶＡにおいては接着性に寄与する酢酸ビニル基）の構成材料は、ヒートシール層１２００の構成材料と親和性が高い。このため、溶融膜化した記録物(図２７（ｄ）参照）の顔料浸透層１６５０は、熱接着可能となる。すなわち、ヒートシール層１２００同士、およびヒートシール層１２００と顔料浸透層１６００、および顔料浸透層１６００同士が熱接着可能である。従って、基材５０の裏面のヒートシール層１２００と、表面側の顔料浸透層１６００もしくは樹脂層１０１２とを、記録物の表裏のヒートシール層として利用することが可能であり、包装シートなどにも活用することができる。すなわち、内容物を収容した被包装物を本発明のインクジェット画像記録物で包装すれば、包装材料として利用することもできる。
【０２４８】
（第１の実施形態の具体的な実施例）
以下、本発明をより具体的に示す実施例について説明する。但し、本発明は、下記の実施例によって制限を受けるものではない。なお、以下の記載における「部」、「％」は特に断らない限り質量基準である。
【０２４９】
［ポリビニルアルコール水溶液１の調製］
これとは別に、ポリビニルアルコール（商品名「ＰＶＡ１２３」、株式会社クラレ製）をイオン交換水に溶解し、固形分含量が８％のポリビニルアルコール水溶液を調製した。なお、ポリビニルアルコールは、重量平均重合度が２３００、けん化度が９８〜９９ｍｏｌ％であった。
【０２５０】
［溶媒吸収層塗工液１の調製］
シリカ水溶液（商品名「スノーテックスＳＴ−ＯＬ」（固形分（ＳｉＯ２）濃度  ２０％、平均一次粒子径４０ｎｍ）日産化学工業株式会社製）を１００部と、ポリビニルアルコール水溶液１を２５部加え、スタティックミキサーにより混合し、溶媒吸収層塗工液１を得た。
【０２５１】
［溶媒吸収層塗工液２の調製］
シリカ水溶液（商品名「スノーテックスＯ」（固形分（ＳｉＯ２）濃度  ２０％、平均粒子径１０ｎｍ）日産化学工業株式会社製）を１００部とポリビニルアルコール水溶液１を５０部加え、スタティックミキサーにより混合し、溶媒吸収層塗工液２を得た。
【０２５２】
［溶媒吸収層塗工液３の調製］
第１のガラス製反応容器に攪拌機、還流冷却管、温度計、窒素ガス導入管を備えつけた後、ノニオン系乳化剤としてアクアロンＲＮ−３０（第１工業製薬株式会社製）６ｇ、アニオン系乳化剤アクアロンＨＳ−３０（第１工業製薬株式会社製）６ｇ、メチルメタアクリレート１００．０ｇ、エチルアクリレート２０．０ｇ、２−ヒドロキシルエチルアクリレート１０．０ｇ、メタクリル酸５．０ｇを用い、水２７５ｇを入れ攪拌し総量４２７．０ｇの混合物を調整した。次にこの混合物の３６ｇを取り出し、同様の第２の反応容器に移した後、窒素ガス導入下７３℃で４０分間乳化を行った。次いで重合開始剤としてペルオキソニ硫酸アンモニウム１７ｇを水３６ｇに溶解し、乳化液に添加した。その後、混合物の残量を第１の反応容器より取りだし１００分間かけて、第２の反応容器内に徐々に滴下し、７３℃で重合を行った。混合物残量を滴下終了した後、７３℃で８０分間攪拌を継続し、エマルジョン水溶液１（Ｔｇ：７８℃、樹脂固形分３５．０％）を合成した。この分散粒子の平均一次粒径は１０ｎｍであった。次に、エマルジョン水溶液１を１００部とポリビニルアルコール水溶液１を４３．７５部加え、スタティックミキサーにより混合し、溶媒吸収層塗工液３を得た。
【０２５３】
［溶媒吸収層塗工液４の調製］
シリカ水溶液（商品名「スノーテックスＭＰ２０４０」（固形分（ＳｉＯ２）濃度４０％、平均一次粒子径２００ｎｍ）日産化学工業株式会社製）を１００部と、ポリビニルアルコール水溶液１を２００部加え、スタティックミキサーにより混合し、溶媒吸収層塗工液４を得た。
【０２５４】
［顔料浸透層塗工液１の調製］
エマルジョン水溶液１と同様にして、懸濁重合により、固形分濃度２０％、平均一次粒子径１８０ｎｍ、Ｔｇ：７８℃のエマルジョン水溶液２を得た。なお、ノニオン系乳化剤としてアクアロンＲＮ−３０（第１工業製薬株式会社製）およびアニオン系乳化剤アクアロンＨＳ−３０（第１工業製薬株式会社製）は使用しなかった。次に、エマルジョン水溶液２を１００部とポリビニルアルコール水溶液１を２５部加え、スタティックミキサーにより混合し、顔料浸透層塗工液１を得た。
【０２５５】
［顔料浸透層塗工液２の調製］
エマルジョン水溶液２と同様にして、懸濁重合により、固形分濃度２０％、平均一次粒子径１２０ｎｍ、Ｔｇ：７８℃のエマルジョン水溶液３を得た。次に、エマルジョン水溶液３を１００部とポリビニルアルコール水溶液１を２５部加え、スタティックミキサーにより混合し、顔料浸透層塗工液２を得た。
【０２５６】
［顔料浸透層塗工液３の調製］
エマルジョン水溶液２の同様にして、メチルメタアクリレート１３０．０ｇ、エチルアクリレート５．０ｇ、メタクリル酸５．０ｇを用に変更した以外は、その他はエマルジョン水溶液２と全く同じ方法でエマルジョン水溶液４（Ｔｇ：１０１℃、樹脂固形分２０．０％）を合成した。この分散粒子の平均粒径は１２０ｎｍであった。次に、エマルジョン水溶液４を１００部とポリビニルアルコール水溶液１を２５部加え、スタティックミキサーにより混合し、顔料浸透層塗工液３を得た。
【０２５７】
［樹脂層塗工液１の調製］
ＶＡＮＯＲＡ社製ＤＸＡ４０８１（固形分濃度５０％、平均粒子径３００ｎｍ）を１０部とイオン交換水４０部を加えて、樹脂層塗工液１を得た。樹脂層塗工液に含まれるＶＡＮＯＲＡ樹脂の膜化温度は８０℃であった。
【０２５８】
［樹脂層塗工液２の調製］
まず、エマルジョン水溶液１の２−ヒドロキシエチルヘキシルアクリレート５５ｇ、メチルアクリレート３０．０ｇ、メチルメタアクリレート５０．０ｇ、アクリル酸１０．０ｇとした以外は、エマルション１と同様にして、エマルジョン水溶液５（Ｔｇ：４０℃、樹脂固形分４７．０％）を合成した。この分散粒子の平均粒径は１３０ｎｍであった。
【０２５９】
ＶＡＮＯＲＡ社製ＤＸＡ４０８１（固形分濃度５０％、平均２次粒子径３００ｎｍ）を５部、エマルジョン水溶液５を１５部とイオン交換水４０部を加えて、樹脂層塗工液２を得た。
【０２６０】
［樹脂層塗工液３の調製］
ＶＡＮＯＲＡ社製ＤＸＡ４０８１（固形分濃度５０％、平均２次粒子径３００ｎｍ）を１０部、ＤＩＣ社製ボンディック１６４０（（固形分濃度５０％）を１０部とイオン交換水４０部を加えて、樹脂層塗工液３を得た。樹脂層塗工液２に含まれるＶＡＮＯＲＡ社製樹脂の膜化温度は８０℃で、樹脂層塗工液３に含まれるボンディック１６４０樹脂の膜化温度は１８０℃あった。
【０２６１】
［樹脂層塗工液４の調製］
ＶＡＮＯＲＡ社製ＤＸＡ４０８１（固形分濃度５０％、平均２次粒子径３００ｎｍ）を５部、白色顔料粒子として、ＪＳＲ社製中空樹脂粒子水溶液（商品名「ＳＸ８０２２−０４ＥＭ」、固形分濃度２８．２％）を１０部、イオン交換水３０部を加えて、樹脂層塗工液４を得た。
【０２６２】
［樹脂層塗工液５の調製］
ＶＡＮＯＲＡ社製ＤＸＡ４０８１（固形分濃度５０％、平均２次粒子径３００ｎｍ）を１０部、白色顔料粒子としてＪＳＲ社製中空樹脂粒子水溶液（商品名「ＳＸ８０２２−０４ＥＭ」、固形分濃度２８．２％）を１０部、蓄光発光粒子１６１７として、根本化学社製Ｎ夜光Ｌｕｍｉｎｏｖａ  ＢＧＬ−３００ＦＦを５部、イオン交換水２５部を加えて、樹脂層塗工液５を得た。
【０２６３】
［基材１］
基材１として、白色ＰＥＴ基材（商品名「メリネックス」  厚さ１２５μｍ  帝人デュポンフィルム株式会社製）用いた。基材上に東洋紡株式会社製バイロナールＭＤ−１９８５を塗工した後、乾燥させることにより、基材上に機能層として密着層を形成した。その塗工にはグラビアコーターを用い、塗工速度は５ｍ／分、乾燥後の塗工量は０．５ｇ／ｍ2とした。乾燥温度は６０℃とした。
【０２６４】
［基材２］
基材２として、ＰＥＴ基材（商品名「テトロンＧ２」  厚さ１００μｍ  帝人デュポンフィルム株式会社製）用いた。基材上に東洋紡株式会社製バイロナールＭＤ−１９８５を塗工した後、乾燥させることにより、基材上に機能層として密着層を形成した。その塗工にはグラビアコーターを用い、塗工速度は５ｍ／分、乾燥後の塗工量は０．５ｇ／ｍ2とした。乾燥温度は６０℃とした。
【０２６５】
［基材３］
基材３として、厚さ２５μｍ、ポリプロピレン系の基材の両面にポリプロピレン系のヒートシール層が形成されたシート（商品名「アルファンＢＤＨ−２２４」、王子エフテックス株式会社製）を用いた。
【０２６６】
［基材４］
白色ＰＥＴ基材上に密着層を形成した基材１の裏面に、粘着層と剥離シートを設けて、基材４を調整した。粘着層としては、基材１の裏面に、ＤＩＣ社製ボンコートＷ−３８６  （固形分濃度５０％）を１０部と、イオン交換水を９０部と、を混合して調整した粘着性接着層塗工液を塗布して、粘着層を形成した。その塗工にはグラビアコーターを用い、塗工速度は５ｍ／分、乾燥後の塗工量は０．５ｇ／ｍ2とした。乾燥温度は６０℃とした。次に剥離シートとして、住友加工紙製の剥離シート（商品名「SLタイプ」、１５０μ）を用いて、剥離シートを基材の裏面に張り合わせることにより、基材４調整した。
【０２６７】
［大粒子径顔料インク１の調製］
＜（メタ）アクリル酸エステル系共重合体の合成＞
撹拌装置と、滴下装置と、温度センサと、上部に窒素導入装置を有する還流装置と、を取り付けた反応容器に、メチルエチルケトン１，０００部を仕込み、そのメチルエチルケトンを撹拌しながら反応容器内を窒素置換した。反応容器内を窒素雰囲気に保ちながら８０℃に昇温させた後、滴下装置よりメタクリル酸２−ヒドロキシエチル６３部、メタクリル酸１４１部、スチレン４１７部、メタクリル酸ベンジル１８８部、メタクリル酸グリシジル２５部、重合度調整剤（商品名「ブレンマーＴＧＬ」、日本油脂株式会社製）３３部、及びペルオキシ−２−エチルヘキサン酸−ｔ−ブチル  ６７部を混合して得た混合液を４時間かけて滴下した。滴下終了後、さらに同温度で１０時間反応を継続させて、酸価１１０ｍｇＫＯＨ／ｇ、ガラス転移点（Ｔｇ）８９℃、重量平均分子量８，０００の（メタ）アクリル酸エステル系共重合体（Ａ−１）の溶液（樹脂分：４５．４％）を得た。
【０２６８】
＜水性顔料分散体の調製１＞
冷却機能を備えた混合槽に、フタロシアニン系ブルー顔料１，０００部、上記の合成により得られた（メタ）アクリル酸エステル系共重合体（Ａ−１）の溶液、２５％水酸化カリウム水溶液、及び水を仕込み、撹拌及び混合して混合液を得た。なお、（メタ）アクリル酸エステル系共重合体（Ａ−１）は、フタロシアニン系ブルー顔料に対して、不揮発分で４０％の比率となる量を用いた。また、２５％水酸化カリウム水溶液としては、（メタ）アクリル酸エステル系共重合体（Ａ−１）が１００％中和される量を用いた。さらに、水は、得られる混合液の不揮発分を２７％とする量を用いた。得られた混合液は、直径０．３ｍｍのジルコニアビーズを充填した分散装置に通し、循環方式により４時間分散させた。分散液の温度は４０℃以下に保持した。
【０２６９】
混合槽から分散液を抜き取った後、水１０，０００部で混合槽と分散装置との流路を洗浄し、洗浄液と分散液とを混合して希釈分散液を得た。得られた希釈分散液を蒸留装置に入れ、メチルエチルケトンの全量と水の一部を留去して、濃縮分散液を得た。室温まで放冷した濃縮分散液を撹拌しながら２％塩酸を滴下して、ｐＨ４．５に調整した後、ヌッチェ式濾過装置にて固形分を濾過して水洗した。得られた固形分（ケーキ）を容器に入れ、水を加えた後、分散撹拌機を使用して再分散させ、２５％水酸化カリウム水溶液によってｐＨ９．５に調整した。その後、遠心分離器を使用し、６０００Ｇで３０分間かけて粗大粒子を除去した後、不揮発分を調整して、平均２次粒子径が９０ｎｍの水性顔料分散体１（水性シアン顔料分散体１（顔料分：１４％  酸価１１０））を得た。
【０２７０】
フタロシアニン系ブルー顔料を、カーボンブラック系ブラック顔料、キナクリドン系マゼンタ顔料またはジアゾ系イエロー顔料に変更したことを除いては、水性シアン顔料分散体と同様にして、平均２次粒子径が９１ｎｍの水性ブラック顔料分散体１、平均２次粒子径が９３ｎｍの水性マゼンタ顔料分散体１、または平均２次粒子径が９０ｎｍの水性イエロー顔料分散体１を得た。
【０２７１】
［大粒子径顔料インク２の調製］
＜水性顔料分散体２の調製＞
顔料インクとしては、市販のカーボンブラック「４５Ｌ」（２次粒子径４０ｎｍ、ＤＢＰ吸油量４５ｍｌ／１００ｇ、三菱化学株式会社製）１００ｇを、水１０００ｍｌによく混合、微分散した後、これに次亜塩素酸ソーダ（有効塩素酸塩濃度１２％）３００ｇを滴下して、１００〜１０４℃で１０時間撹拌して湿式酸化した。得られたスラリーを東洋濾紙Ｎｏ．２（アドバンティス社製）で濾過し、表面改質カーボンブラック粒子が洩れるまで水洗した。このウエットケーキを水５キロリットルに再分散し、電導度２ｍＳまで逆浸透膜で脱塩し、さらに、表面改質カーボンブラック濃度１５質量％に濃縮して水性顔料分散体２を得た。また、カーボンブラック系ブラック顔料をフタロシアニン系ブルー顔料、キナクリドン系マゼンタ顔料またはジアゾ系イエロー顔料に変更したことを除いては、カーボンブラック系ブラック顔料分散体と同様にして、平均２次粒子径が４２ｎｍ水性シアン顔料分散体２、平均２次粒子径が４５ｎｍの水性マゼンタ顔料分散体２、または平均２次粒子径が４８ｎｍの水性イエロー顔料分散体２を得た。
【０２７２】
［インクの調製］
下表１に示す組成（合計：１００部）となるように、水性顔料分散体１および水性顔料分散体２および各成分を容器に投入し、プロペラ撹拌機を使用して３０分以上撹拌した。その後、孔径０．２μｍのフィルター（日本ポール株式会社製）で濾過して、顔料インクを調製した。なお、表１中の「ＡＥ−１００」は、アセチレングリコール１０モルエチレンオキサイド付加物（商品名「アセチレノールＥ１００」、川研ファインケミカル株式会社製）を示す。なお、上記の顔料インクの平均２次粒子径を表１に示す。
【０２７３】
【表１】
2018043520.tif 000003
【０２７４】
［インクジェット記録媒体１の製造］（実施例１）
まず、溶媒吸収層塗工液１を基材１の表面に塗工した後、乾燥することにより、密着層を介して、基材上に厚膜の溶媒吸収層を形成した。塗工にはダイコーターを用い、塗工速度は５ｍ／分で、乾燥後の塗工量は４０ｇ／ｍ2とした。乾燥温度は６０℃とした。溶媒吸収層の厚さは４０μｍであった。その後、溶媒吸収層の表面に湿し水処理を行いながら、顔料浸透層塗工液１を塗工し、乾燥することにより、薄膜の顔料浸透層を形成した。顔料層の塗工には、ダイコーターを用い、塗工速度は５ｍ／分で、乾燥後の塗工量は５ｇ／ｍ2とした。乾燥温度は６０℃とした。以上のように、基材、密着層、溶媒吸収層、顔料浸透層が順次積層されたインクジェット記録媒体１（図２０（ａ））を製造した。
【０２７５】
インクジェット記録媒体１は、インクジェット記録装置で搬送・記録し易いように、カットシート状に裁断加工した。なお、得られたインクジェット記録媒体１の顔料浸透層の空隙の細孔直径は、ＢＥＴ法により測定した。インクジェット記録媒体１の顔料浸透層の空隙の細孔直径は１８０ｎｍであった。一方、インクジェット記録媒体１の溶媒吸収層の空隙の細孔直径は、４０ｎｍであった。
【０２７６】
記録媒体１−１（FT004070の記録媒体１−１）と同様に、記録媒体の断面をＳＥＭによって観察し、熱可塑性樹脂粒子が顔料浸透層と接している部分の直径を測定した。このとき、顔料浸透層と接している熱可塑性樹脂粒子１００個の直径の平均値を算出し、その平均値から接着材粒子の１つが顔料浸透層と接している部分の面積を算出した。次に、記録媒体の記録面からのＳＥＭの投影図より、顔料浸透層と接する熱可塑性樹脂粒子の数を算出して、熱可塑性樹脂が顔料浸透層と接する部分の全面積を求めた。測定範囲の全面積から、熱可塑性樹脂の粒子が顔料浸透層と接する部分の全面積を引くことにより、表面に熱可塑性樹脂がない顔料浸透層の露出部の面積（露出部面積）を算出した。また、記録面側からのＳＥＭの投影図から、記録媒体の記録面側から熱可塑性樹脂部を見たときの面積（熱可塑性樹脂部面積）を確認した。その結果、熱可塑性樹脂の粒子が顔料浸透層と接する接触面積は、熱可塑性樹脂部面積よりも小さく、露出部面積は顔料浸透層の全面積の７５％であった。
【０２７７】
得られたインクジェット記録媒体１（図２０（ａ））に、上述した第１の製造装置２５を用いて、樹脂分散顔料インク１により、正像画像を記録することにより、実施例１の記録物１（図２０（ｂ））を得た。
【０２７８】
実施例１では、インクジェット記録媒体は、基材上にインク溶媒吸収性に優れた溶媒吸収層と、顔料浸透性に優れた顔料浸透層で構成されている。インクジェット記録媒体１は、図２０（ａ）に示すように、溶媒吸収層１６０１は小粒径の無機微粒子を用いて、厚膜で構成することによって、高い溶媒吸収性を確保している。溶媒吸収層１６０１は無機微粒子と水溶性樹脂からなる強固な空隙構造を有している。一方、顔料浸透層１６００は溶媒吸収層１６０１に比べて大きい粒径の無機微粒子を用いることで、顔料粒子の浸透性を確保し、薄膜に構成することで顔料浸透層の底部に顔料画像を高発色で形成するように構成されている。
【０２７９】
インクの受容に関わる、顔料浸透層１６００、溶媒吸収層１６０１各々のインク吸収速度は、基材層側に向けて順にインク吸収速度が速くなるように構成されている。さらに顔料浸透層１６００の平均細孔直径は顔料粒子の平均２次粒子径よりも大きく、溶媒吸収層１６０１の平均細孔直径は顔料粒子の平均２次粒子径よりも小さくなるように構成され、図２０（ｂ）に示すように、顔料浸透層１６００と溶媒吸収層１６０１の境界で顔料インクが顔料粒子と溶媒成分とに固液分離するように構成されている。すなわち、本実施例においては、顔料インクの顔料粒子の平均２次粒子径が９０ｎｍ〜１１０ｎｍ、顔料浸透層１６００の細孔直径を１２０〜１８０ｎｍ、溶媒吸収層１６０１の細孔直径を１０〜４０ｎｍの範囲で調整されている。
【０２８０】
第１の製造装置２５の記録部６から吐出されて顔料浸透層表面に着弾した顔料インクは、顔料浸透層に接した瞬間にインクが顔料浸透層内部に瞬時に引き込まれ、顔料浸透層に引き込まれたインクは、顔料浸透層内をほぼ等方的に浸透した。これにより、エリアファクターが良好で、転写材全面に亘って十分な画像濃度の記録ができた。
【０２８１】
続いて、薄い顔料浸透層を浸透し、溶媒吸収層に接したインクは溶媒吸収層に瞬時に引き込まれる。このとき、図２０（ｂ）に示すように、溶媒吸収層の平均細孔直径は顔料の平均２次粒子径よりも小さいため、顔料インクが顔料浸透層の底部で固液分離され、顔料が顔料浸透層の底部で薄膜状の稠密な画像が形成された。このため、画像の彩度は良好であった。さらに顔料浸透層１６００が薄く形成されており、ドットが広がりすぎる前に顔料インクが溶媒吸収層１６０１に到達して、顔料浸透層１６００の底部で顔料粒子が固液分離されるため、適切なドット径に制御されて薄膜状に稠密な顔料画像が形成された。このため、解像度の高い画像でも画像にじみは見られなかった。固液分離したインクの溶媒１６０７は、顔料浸透層１６００に残存すること無く、厚く設けられた溶媒吸収層１６０１にほぼ完全に吸収された。
【０２８２】
このようにインクジェット記録媒体１では、顔料粒子は、溶媒吸収層との界面で溶媒成分と固液分離して、顔料浸透層底部に薄膜状で稠密な顔料画像を形成するので、顔料浸透層自体が顔料画像の保護層となって記録物の耐擦過性を向上させることができた。
【０２８３】
すなわち、インクジェット記録媒体１は、高いレベルでの画像の耐久性が要求されるサイン＆ディスプレイやグラフィックアーツ分野の店頭ＰＯＰや店頭プライス等の屋内あるいは屋外の広告用途において、顔料インクで記録した後の記録物に対し、ラミネート工程などの特別な処理工程を施す必要はなくなり、好適に使用することができた。
【０２８４】
（実施例２−１）
図２１（ａ）に示す実施例１の記録物１を、第１の製造装置の加熱圧着部のヒートローラと加圧ローラの間を搬送して加熱圧着することにより、実施例２−１の記録物２−１（図２１（ｂ）参照）を得た。尚、加熱圧着は、実施例１の記録物１に、平滑な表面質感調整シートとしてＰＥＴ基材（商品名「テトロンＧ２」  厚さ２５μｍ  帝人デュポンフィルム株式会社製）を重ね合わせて、加熱圧着部のヒートローラと加圧ローラの間を搬送して行った。このとき、ヒートローラの加熱温度を１４０℃、圧力３．９Ｋｇ／ｃｍ、搬送速度５０ｍｍ／ｓｅｃとした。なお、ＳＥＭによる表面観察により、記録物２−１の顔料浸透層は膜化していることを確認した。
【０２８５】
実施例２−１においては、実施例１の記録物１（図２１（ａ）の顔料浸透層が、加圧加熱することで溶融膜化するように構成している。実施例１で述べたように、顔料浸透層１６０１の底部には稠密な顔料画像が形成されており、顔料インクの溶媒である液体成分１６０７は、ほぼ全量が溶媒吸収層１６０１に吸収保持されている。溶媒吸収層１６０１は無機微粒子と水溶性樹脂からなる強固な空隙構造体であるため、加熱圧着によっても、空隙構造が維持される。このため、溶媒成分は、溶媒吸収層１６００から染み出すことなく溶媒吸収層１６００の内部に保持され、顔料浸透層１６０１の表面には殆ど残留しない。従って、インクジェット画像記録直後でも、加熱圧着処理を施すことができる。加熱圧着処理を施すことにより、顔料浸透層１６００は、図２１（ｂ）に示すように、顔料浸透層１６００を構成する樹脂微粒子が溶融膜化温度Ｔｇ以上に加熱され、顔料画像１６０６を包み込むように溶融膜化して、顔料保護膜１６５０を形成する。
【０２８６】
このように、顔料保護膜１６５０が溶融膜化しているため、実施例１と比較して、強固な保護膜として顔料画像を保護することができた。すなわち、擦過性など機械的強度が向上すると共に、記録物に対し、その表面からの汚染ガスや汚染液体の侵入を防止することが可能となり、顔料画像の保存性を向上させることができた。また、顔料画像１６０６は、顔料浸透層１６００が溶融膜化した顔料保護膜１６５０の底部に、顔料粒子が包み込まれるように保持されているので、顔料画像１６０６は強固に保持されている。さらに、顔料保護膜１６５０が、溶融膜化しているため、膜化顔料浸透層の空隙がなくなり、ほぼ光学的透明な層となり、さらに平坦に膜化されているため、ヘイズ劣化がなく、表面グロス性も向上して、顔料画像１６０６の画像視認性も向上させることができた。
【０２８７】
尚、実施例２−１の変形例として、実施例２−１の基材１を基材４とした以外は実施例２−１と同様にして、実施例２−１の変形例の記録物を作成した。この記録物は、実施例２−１の記録物の機能を有していた。さらに、加熱圧着によっても、粘着材が劣化せず、記録物の裏面の剥離紙を剥離して、発泡パネル（画像支持体）に貼り付けても、良好な接着性を示すことが確認できた。
【０２８８】
（実施例２−２）
まず、溶媒吸収層塗工液１を基材１の表面に塗工した後、乾燥することにより、密着層を介して、基材上に厚膜の溶媒吸収層を形成した。塗工にはダイコーターを用い、塗工速度は５ｍ／分で、乾燥後の塗工量は２５ｇ／ｍ2とした。乾燥温度は６０℃とした。溶媒吸収層の厚さは２５μｍであった。その後、溶媒吸収層の表面に湿し水処理を行いながら、顔料浸透層塗工液２を塗工し、乾燥することにより、薄膜の第１の顔料浸透層を形成した。第１の顔料浸透層の塗工には、ダイコーターを用い、塗工速度は５ｍ／分とし、乾燥後の塗工量は３ｇ／ｍ2とした。乾燥温度は６０℃とした。さらに、溶媒吸収層、顔料浸透層の表面に湿し水処理を行いながら、顔料浸透層塗工液１を塗工し、乾燥することにより、薄膜の第２の顔料浸透層を形成した。第２の顔料浸透層の塗工には、ダイコーターを用い、塗工速度は５ｍ／分で、乾燥後の塗工量は３ｇ／ｍ2とした。乾燥温度は６０℃とした。以上のように、基材５０、密着層１６０３、溶媒吸収層１６００、第１の顔料浸透層１６００、第２の顔料浸透層１６８０が順次積層されたインクジェット記録媒体２−２（図３０（ａ）参照）を製造した。
【０２８９】
なお、インクジェット記録媒体２−２の第１の顔料浸透層１６００の空隙の細孔直径は１８０ｎｍ、第２の顔料浸透層１６８０の空隙の細孔直径は１２０ｎｍであった。一方、インクジェット記録媒体１の溶媒吸収層１６０１の空隙の細孔直径は、４０ｎｍであった。
【０２９０】
得られたインクジェット記録媒体２−２（図３０（ａ）参照）に、実施例１と同様に、第１の製造装置を用いて、樹脂分散顔料インク１により、正像画像を記録することにより、記録物（図３０（ｂ）参照）を得た。
【０２９１】
その後、図３０（ｂ）に示す記録物を、第１の製造装置２５の加熱圧着部２９のヒートローラ２１と加圧ローラ２２の間を搬送して加熱圧着することにより、実施例２−２の記録物２−２（図３０（ｃ））を得た。尚、加熱圧着は、図３０（ｂ）に示す記録物に、平滑な表面質感調整シートとしてＰＥＴ基材（商品名「テトロンＧ２」  厚さ２５μｍ  帝人デュポンフィルム株式会社製）を重ね合わせて、加熱圧着部のヒートローラと加圧ローラの間を搬送して行った。このとき、ヒートローラ２１の加熱温度を１４０℃、圧力３．９Ｋｇ／ｃｍ、搬送速度５０ｍｍ／ｓｅｃとした。なお、ＳＥＭによる表面観察により、記録物２−２の第１の顔料浸透層１６００および第２の顔料浸透層１６８０は膜化していることを確認した。
【０２９２】
実施例２−２においては、２層の顔料浸透層１６００、１６８０で顔料浸透層を構成している。第２の顔料浸透層１６８０は第１の顔料浸透層１６００の表面に積層されており、その空隙径は第１の顔料浸透層１６００の空隙径よりも大きな空隙径で構成されている。また、第２の顔料浸透層１６８０は、第１の顔料浸透層１６００と同様に、加圧加熱することで溶融膜化するように構成されている。
【０２９３】
第１の装置の記録部で吐出され、顔料浸透層表面に着弾した顔料インクは、第２の顔料浸透層１６８０に浸透し、さらに、第２の顔料浸透層１６８０の空隙に浸透した顔料インクは速やかに第１の顔料浸透層１６００に吸収される。このとき、顔料インクは、第１の顔料浸透層１６００内にほぼ等方的に浸透するため、エリアファクターが良好で、転写材全面に亘って十分な画像濃度の画像を記録することができた。顔料インクは、第１の顔料浸透層１６００の底部で固液分離され、顔料インクの溶媒である液体成分１６０７は、ほぼ全量が溶媒吸収層１６０１に吸収保持され、顔料粒子が第１の顔料浸透層の底部で薄膜状の稠密な画像を形成するため、画像の彩度は良好であった。また、第１の顔料浸透層１６００および第２の顔料浸透層１６８０は薄膜で形成されており、ドットが広がりすぎる前に顔料インクが溶媒吸収層１６０１に到達して、第１の顔料浸透層１６００の底部で顔料粒子が固液分離される。このため、適切なドット径に制御されて薄膜状に稠密な顔料画像が形成されており、解像度の高い画像でも画像にじみは見られなかった。さらに第２の顔料浸透層１６８０も、第１の顔料浸透層１６００の底部に記録された薄膜状の稠密な顔料画像を保護するための透明な保護膜になり、記録物の耐擦過性を向上させることができた。
【０２９４】
また、インクジェット記録媒体２−２は、第２の顔料浸透層１６８０を有している。このため、インクジェット記録媒体２−２には、多量の顔料インクを打ち込み、顔料粒子１６０６を第１の顔料浸透層１６００よりも高く積み上げて記録することができる。このような記録を行うことにより、ホワイトポイントがなくなり、実施例１のインクジェット記録媒体に顔料インクを吐出して画像を記録した場合と比較して、より高濃度の画像を形成することができることを確認した。
【０２９５】
また、実施例２−１と同様に、加熱圧着処理により、第１の顔料浸透層１６００が、顔料画像１６０６を包み込むように溶融膜化した。このとき、溶融膜化した第１の顔料浸透層１６００の最表層に、同様に溶融膜化した第２の顔料浸透層１６８０が第２の保護膜として追加されるため、表面からのガス液体侵入防止や、耐擦過性などの機械的強度を向上させることができた。また第１顔料層１６００および第２の顔料浸透層１６８０が、溶融膜化しているため、両者が一体化して形成された顔料保護膜１６５０には空隙構造がなくなり、ほぼ光学的透明な層となると共に、平坦に膜化された。このため、ヘイズ劣化がなく、表面グロス性も向上して、顔料画像１６０６の視認性も向上した。
【０２９６】
（実施例３−１）
溶媒吸収層塗工液２を基材１の表面に塗工した後、乾燥することにより、密着層を介して、基材１上に厚膜の溶媒吸収層を形成した。塗工にはダイコーターを用い、塗工速度は５ｍ／分で、乾燥後の塗工量は４０ｇ／ｍ2とした。乾燥温度は６０℃とした。溶媒吸収層の厚さは４０μｍであった。その後、溶媒吸収層の表面に湿し水処理を行いながら、顔料浸透層塗工液１を塗工し、乾燥することにより、薄膜の顔料浸透層１６００を形成した。顔料層の塗工には、ダイコーターを用い、塗工速度は５ｍ／分で、乾燥後の塗工量は５ｇ／ｍ2とした。乾燥温度は６０℃とした。この顔料浸透層１６００の表面に、樹脂層塗工液１を塗工して乾燥させることにより、基材５０上に設けた顔料インクの顔料浸透層１６００の表面に樹脂層１０１２を形成した。このとき、樹脂層１０１２は、熱可塑性樹脂１００２を顔料浸透層１６００の表面に離散的に設けることにより、顔料浸透層１６００の表面が直接露出した部分を残してインクジェット記録媒体３−１（図２２（ａ）参照）を作製した。溶媒吸収層１６０１の樹脂層塗工液１の塗工にはグラビアコーターを用い、塗工速度は５ｍ／分とした。乾燥温度は６０℃とした。このとき、グラビアロールの溝の線数は２００線とした。なお、島状に形成される樹脂層１０１２の厚さは１．２４μｍであった。インクジェット記録媒体３−１の溶媒吸収層１６００の空隙の細孔直径は、１０ｎｍであった。インクジェット記録媒体３−１の顔料浸透層１６００の空隙の細孔直径は、１８０ｎｍであった。
【０２９７】
インクジェット記録媒体３−１の断面をＳＥＭによって観察し、熱可塑性樹脂粒子が顔料浸透層と接している部分の直径を測定した。このとき、顔料浸透層１６００と接している熱可塑性樹脂１００２の粒子１００個の直径の平均値を算出し、平均値から熱可塑性樹脂１００２の粒子一つが顔料浸透層１６００と接している部分の面積を算出した。次に、記録面からのＳＥＭの投影図より顔料浸透層１６００と接する熱可塑性樹脂１００２の粒子の数を算出して、熱可塑性樹脂１００２が顔料浸透層１６００と接する部分の全面積を求めた。測定範囲の全面積から熱可塑性樹脂１００２が顔料浸透層１６００と接する部分の全面積を引くことにより、表面に熱可塑性樹脂１００２が存在しない顔料浸透層１６００の露出部１００１の面積（露出部１００１面積）を算出した。また、記録面側からのＳＥＭの投影図より、直接臨める熱可塑性樹脂部１０００の面積（接着部面積）を確認した。その結果、接触面積は、熱可塑性樹脂部１０００面積よりも小さく、露出部１００１面積は顔料浸透層１６００の全面積の７５％であった。
【０２９８】
上記の工程を経て得られたインクジェット記録媒体３−１に、実施例１と同様に、第１の製造装置２５を用いて、顔料インク１により、画像を記録することにより、実施例３−１の記録物３−１（図２２（ｂ）参照）を得た。
【０２９９】
インクジェット記録媒体３−１（図２２（ａ）参照）は、インクジェット記録媒体３−１の顔料浸透層１６００の表面にインク吸収性に劣る熱可塑性樹脂１００２を離散的に設けることにより、空隙吸収体の表面が直接露出した部分１００１を残して樹脂層１０１２を構成している。インクの受容に関わる、樹脂層１０１２、顔料浸透層１６００、溶媒吸収層１６０１各々のインク吸収速度は、基材側に向けて順にインク吸収速度が速くなるように構成されている。樹脂層１０１２側から着弾した顔料インクは、顔料浸透層１６００が直接露出した露出部１００１に顔料インクの液滴の一部が触れると、空隙構造でのインク吸収速度が速く、顔料粒子より大きな空隙を有する顔料浸透層１６００の内部に顔料インクの液滴の全てが速やかに引き込まれる。図２２（ｂ）に示すように、顔料インクは、顔料粒子よりも空隙が大きい顔料浸透層１６００の内部へ速やかに浸透拡散するが、顔料粒子よりも空隙が小さい溶媒吸収層１６０１との界面で、顔料画像１６０６と溶媒成分１６０７とに固液分離される。従って、顔料浸透層１６００の底部で薄膜状の稠密な画像を顔料が形成するため、画像の彩度は良好であった。また、顔料浸透層１６００が薄く形成されており、ドットが広がり過ぎる前に顔料インクが溶媒吸収層１６０１に到達して、顔料浸透層１６００の底部で顔料粒子が固液分離される。このため、適切なドット径に制御されて薄膜状の稠密な顔料画像が形成され、解像度の高い画像でも画像にじみは認められなかった。
【０３００】
さらには、顔料浸透層１６００内では、顔料インクは膜厚方向だけでなく、膜平面方向にも拡散浸透する。従って、熱可塑性樹脂１００２の直下にも顔料インクが回り込んで、非画像部となるホワイトポイントの発生を抑制しながら、顔料浸透層１６００の底部に顔料画像１６０６を形成することができ、高解像度の画像を形成することができた。
【０３０１】
なお、顔料浸透層１６００に加えて、樹脂層１０１２も顔料画像の保護膜として機能するため、擦過性を向上させることができた。なお、顔料インクの溶媒は、顔料浸透層１６００に残存することなく、厚く設けられた溶媒吸収層１６０１にほぼ完全に吸収された。
【０３０２】
（実施例３−２）
図２３（ａ）に示す実施例３−１の記録物３−１を第１の製造装置の加熱圧着部のヒートローラ２１と加圧ローラ２２の間を搬送して加熱圧着することにより、実施例３−２の記録物３−２（図２３（ｂ）参照）を得た。尚、加熱圧着は、図２３（ａ）に示す記録物に、平滑な表面質感調整シートとしてＰＥＴ基材（商品名「テトロンＧ２」  厚さ２５μｍ  帝人デュポンフィルム株式会社製）を重ね合わせて、加熱圧着部のヒートローラと加圧ローラの間を搬送して行った。このとき、ヒートローラ２１の加熱温度を１４０℃、圧力３．９Ｋｇ／ｃｍ、搬送速度５０ｍｍ／ｓｅｃとした。なお、ＳＥＭによる表面観察により、記録物３−２の顔料浸透層１６００および樹脂層１０１２は膜化していることを確認した。
【０３０３】
実施例３−２においては、実施例３−１の記録物３−１（図２３（ａ）参照）の顔料浸透層１６０１が熱可塑性樹脂１００２と共に、加熱圧着によって溶融膜化するように構成している。
【０３０４】
また、実施例２−１と同様に、顔料インクの液体成分である溶媒成分は、殆ど全量が溶媒吸収層１６０１に吸収されており、溶媒吸収層１６０１は加熱圧着によっても空隙構造が維持される。このため、溶媒成分は溶媒吸収層１６０１から染み出すことなく、溶媒吸収層１６０１の内部に保持され続ける。従って、インクジェット画像記録直後でも、加熱圧着処理を施すことができた。また、図２３（ｂ）に示すように、顔料浸透層１６００に含まれる樹脂微粒子は、加熱圧着によって溶融膜化温度Ｔｇ以上に加熱されることで溶融膜化可能である。このため、顔料浸透層１６００は熱可塑性樹脂１００２と共に、顔料画像１６０６を包み込むように溶融膜化して空隙構造を消滅させるため、強化顔料保護膜１６５１を形成することができる。
【０３０５】
このように、強化顔料保護膜１６５１は熱可塑性樹脂１００２と顔料浸透層１６００とを合わせて溶融膜化しているため、顔料浸透層１６００だけを溶融膜化した顔料保護膜１６５０と比べて、より厚膜で強固な保護膜となる。このため、より強固に顔料画像を保護することができた。すなわち、耐擦過性など機械的強度向上がさらに向上すると共に、インクジェット画像記録物表面からの刺激光に対する顔料画像の耐光性をさらに向上させることができた。また、溶融膜化した強化顔料保護膜１６５１の底部に、顔料粒子が包み込まれるように保持されるので、顔料画像１６０６は強固に保持される。さらに、強化顔料保護膜１６５１は、顔料浸透層と樹脂層１０１２を一体化して溶融膜化する際、ほぼ光学的に透明な層となり、しかも平坦に膜化されているため、ヘイズが少なく、表面グロス性も向上して、顔料画像１６０６の視認性を向上させることができた。
【０３０６】
（実施例３−３）
実施例１の顔料浸透層塗工液１を顔料浸透層塗工液３とし、樹脂層塗工液１を樹脂層塗工液２とし、かつインクジェット記録媒体製造時の乾燥温度を３５℃とした以外は、実施例１と同様にしてインクジェット記録媒体３−３を得た。インクジェット記録媒体３−３の顔料浸透層の空隙の細孔直径は１２０ｎｍであった。一方、インクジェット記録媒体３−３の溶媒吸収層の空隙の細孔直径は、４０ｎｍであった。次に、実施例１と同様に、上述した第１の製造装置２５を用いて、樹脂分散顔料インク１により、画像を記録することにより、図２４（ａ）に示す記録物を得た。この図２４（ａ）に示す記録物を、第１の製造装置の加熱圧着部のヒートローラと加圧ローラの間を搬送して加熱圧着することにより、実施例３−３の記録物３−３（図２４（ｂ）参照）を得た。尚、加熱圧着は、図２４（ａ）に示す記録物に、平滑な表面質感調整シートとしてＰＥＴ基材（商品名「テトロンＧ２」  厚さ２５μｍ  帝人デュポンフィルム株式会社製）を重ね合わせて、加熱圧着部のヒートローラと加圧ローラの間を搬送して行った。このとき、ヒートローラの加熱温度を９５℃、圧力３．９Ｋｇ／ｃｍ、搬送速度５０ｍｍ／ｓｅｃとした。なお、ＳＥＭによる表面観察により、記録物３−３の顔料浸透層が溶融膜化せずに空隙構造を維持した状態で、熱可塑性樹脂が溶融膜化して顔料浸透層の空隙構造を埋めていることを確認した。
【０３０７】
実施例３−３においては、記録物３−３の顔料浸透層１６００が、加熱圧着によっても溶融膜化せず、加熱圧着によって軟化溶融した熱可塑性樹脂１００２が顔料浸透層１６００の空隙構造を埋めるように膜化する点が、実施例３−２と異なる。すなわち、顔料浸透層を構成する樹脂粒子の溶融膜化温度がヒートローラによる加熱温度よりも高いため、図２４（ｂ）に示すように、顔料浸透層１６００の空隙構造は維持される。一方、熱可塑性樹脂粒子１００２の溶融膜化温度は低いため、加熱圧着により、熱可塑性樹脂粒子は軟化溶融して流動し、顔料浸透層１６００に浸透して、顔料浸透層１６００の空隙を埋めて膜化する。これにより、顔料画像１６０６は、溶融膜化した強化顔料保護膜１６５１の底部に、顔料粒子が包み込まれるように保持される。
【０３０８】
従って、実施例３−２と同様に、顔料画像を保護する強固な保護膜を形成することができ、擦過性など機械的強度を向上させることができると共に、インクジェット画像記録物表面からの刺激光に対する顔料画像の耐光性も向上させることができた。樹脂層１０１２は顔料浸透層の空隙を埋めるように膜化するため、記録物の表面を覆う保護膜は、ほぼ透明で平坦化された膜となる。このため、ヘイズが少なくなり、表面グロス性が向上するため、顔料画像の画像視認性を向上させることができた。
【０３０９】
（実施例３−４）
実施例３−４の樹脂層塗工液１を樹脂層塗工液３とした以外は実施例３−１と同様にして、インクジェット記録媒体３−４を作成し、顔料インク１で画像を記録して、図２５（ａ）に示す記録物を得た。次に図２５（ａ）に示す記録物を実施例３−２と同様にして、加熱圧着することにより、図２５（ｂ）に示す実施例３−４の記録物３−４を得た。なお、ＳＥＭによる表面観察により、樹脂層１０１２の一部は膜化しないで粒子状態で残存していることを確認した。
【０３１０】
実施例３−４においては、図２５（ａ）に示すように、樹脂層１０１２の熱可塑性樹脂１００２が、加圧加熱しても溶融膜化しない表面質感向上剤１６５３を含有している点で、実施例３−２と異なる。すなわち、図２５（ｂ）に示すように、質感向上剤１６５３は溶融膜化温度がヒートローラによる加熱温度よりも高いため、加熱圧着処理によっても溶融膜化せず、粒子状態のまま残存した。すなわち、顔料浸透層１６００と保護強化層１０１２とが一体化して溶融膜化し、顔料粒子１６０６を強化顔料保護膜１６５１で包み込むように溶融膜化しても、表面質感向上剤は加圧加熱しても溶融膜化しない。このため、表面質感向上剤１６５３は粒子状態を保ち、表面質感向上剤１６５３は強化顔料保護膜１６５１表面に海島状に設けられたままの状態となった。なお、表面質感向上剤粒子の一部が、強化顔料保護膜１６５１内に埋め込まれており、強化顔料保護膜１６５１によって強固に固定化されていた。従って、記録物３−４は、表面質感向上剤により、手触り感が向上した。また、強化顔料保護膜１６５１は透明な膜となるため、画像視認性も向上した。また、表面質感向上剤により、表面に凹凸が残るため、表面の光沢を抑えてマット調の表面とすることができ、高級な質感を持たせることができた。
【０３１１】
なお、インクジェット記録媒体の樹脂層１０１２が表面質感向上剤１６５３を含有している以外は実施例３−２と同様であるため、強固な保護膜として顔料画像を保護することができ、擦過性など機械的強度向上がさらに向上すると同時に、インクジェット画像記録物表面からの刺激光に対する顔料画像の耐光性をさらに向上させることができた。
【０３１２】
（実施例４−１）
実施例１の顔料浸透層１を顔料浸透層２とし、溶媒吸収層塗工液１を溶媒吸収層塗工液３とした以外は実施例１と同様にして実施例４のインクジェット記録媒体４−１を得た。このインクジェット記録媒体４−１の顔料浸透層の空隙の細孔直径は１２０ｎｍであり、溶媒吸収層の空隙の細孔直径は１０ｎｍであった。このインクジェット記録媒体４−１に、実施例１の顔料インク１を顔料インク２として画像を記録し、十分に乾燥させ、図２６（ａ）に示す記録物を得た。この図２６（ａ）に示す記録物を１４０℃に加熱したヒートローラを用いて加熱圧着することにより、図２６（ｂ）に示す実施例４−１の記録物４−１を得た。尚、加熱圧着は、図２６（ａ）に示す記録物に、平滑な表面質感調整シートとしてＰＥＴ基材（商品名「テトロンＧ２」  厚さ２５μｍ  帝人デュポンフィルム株式会社製）を重ね合わせて、加熱圧着部のヒートローラと加圧ローラの間を搬送して行った。なお、ＳＥＭによる表面観察により、顔料浸透層、溶媒吸収層は膜化していることを確認した。
【０３１３】
インクジェット記録媒体４−１は、実施例１と比較していくつかの点で異なる。
【０３１４】
まず第１に、顔料インクとして、小粒径の顔料粒子を用いた高画質の顔料インクでインクジェット記録を行う点である。次に、小粒径の顔料粒子に合わせて、顔料浸透層１６００の空隙径もやや小さめにしている。さらに、小粒径の顔料粒子に合わせて、溶媒吸収層１６０１を構成する無機微粒子の平均粒子径を極めて小さくしており、インク吸収速度を最適に保っている。
【０３１５】
また、実施例４−１では、図２６（ｂ）に示すように、図２６（ａ）に示す溶媒吸収層１６０１が、加圧加熱することで溶融膜化する点が実施例２−１と異なる。すなわち、顔料浸透層１６００と同様に、加圧加熱により溶融変形し易い樹脂微粒子をバインダー樹脂により結合することで空隙が形成された空隙吸収型の溶媒吸収層１６０１を形成している。溶媒吸収層１６０１の細孔は実施例１と同様であるため、顔料インクを用いてインクジェット記録を行った直後には、顔料浸透層１６００を通過したインクは、顔料浸透層１６００と溶媒吸収層１６０１との界面で固液分離し、顔料粒子は顔料浸透層の底部で薄膜状の稠密な画像を形成し、顔料インクの液体成分である溶媒成分は、殆ど全量が溶媒吸収層１６０１に吸収されている。従って、図２６（ａ）に示すように、溶媒吸収層１６０１の樹脂微粒子が軟化溶融して空隙構造が解消されても、溶媒成分の染み出しが生じないように、顔料インクを用いてインクジェット記録を行った後に、溶媒吸収層１６０１に吸収した揮発性の溶媒成分を十分に乾燥させている。図２６（ｂ）に示すように、加熱圧着により、顔料浸透層１６００とともに溶媒吸収層１６０１も一体化して、溶融膜化するため、軟化溶融して透明に膜化した溶媒吸収層１６０１が、顔料浸透層１６００に形成された顔料画像１６０６の強固な保護膜１６５５としても機能する。このため、空隙構造を維持したままの溶媒吸収層に比べて、画像記録物端面からの汚染液体や有害ガスなどによる汚染を防止できるので、長期保存性をさらに向上させることができる。
【０３１６】
（実施例４−２）
実施例４−１の基材１を透明な基材２に変更し、インクジェット記録媒体４−１の顔料浸透層の表面に、樹脂層塗工液４を塗工して乾燥させることにより、インクジェット記録媒体４−２（図２７（ａ）参照）を得た。インクジェット記録媒体４−２の顔料浸透層の空隙の細孔直径は１２０ｎｍであった。一方、インクジェット記録媒体４−２の溶媒吸収層の空隙の細孔直径は、１０ｎｍであった。また、実施例２−１と同様の方法で測定した結果、製造した記録媒体の顔料浸透層の露出部の面積は、顔料浸透層の全面積に対して７５％であった。
【０３１７】
得られたインクジェット記録媒体４−２（図２７（ａ）参照）に、上述した第１の製造装置２５を用いて、樹脂分散顔料インク２により反転画像１６０６を記録した後、十分に乾燥させることにより、図２７（ｂ）に示す記録物を得た。第１の製造装置２５の記録部６としては、シリアルヘッドを搭載した顔料インクジェットプリンタ（商品名「ＰＩＸＵＳ  ＰＲＯ−１」、キヤノン株式会社製）を用いた。このプリンタに、前述の顔料インク２を搭載し、きれいモード（吐出量４ｐｌ、解像度１２００ｄｐｉ、カラー記録）で反転画像を記録した。この、図２７（ｂ）に示す記録物を、第１の製造装置２５の加熱圧着部のヒートローラ２１と加圧ローラ２２の間を搬送して加熱圧着することにより、実施例４−２の記録物４−２（図２７（ｃ））を得た。このとき、ヒートローラ２１の加熱温度を９５℃、圧力３．９Ｋｇ／ｃｍ、搬送速度５０ｍｍ／ｓｅｃとした。なお、ＳＥＭによる表面観察により、記録物４−２の顔料浸透層１６００および樹脂層１０１２、さらに溶媒吸収層１６０１も膜化していることを確認した。
【０３１８】
実施例４−２は、基材５０を、記録された顔料画像の強固な保護層として使用し、画像１６０６を基材５０側より視認可能とするため、実施例４−１の記録物４−１といくつかの点で異なる。先ず、第１は、基材５０が厚く、透明である点である。次に、顔料インクとして、小粒径の顔料粒子を用いた高画質の顔料インクでインクジェット記録を行う点である。このため、小粒径の顔料粒子に合わせて、顔料浸透層１６０１の空隙径もやや小さめにしている。さらに、溶媒吸収層１６０１を構成する無機微粒子の平均粒子径を極めて小さくすることで、空隙径が可視光よりも十分に小さくなり、可視光がほぼ透過し溶媒吸収層の透明性が極めて高くなるように構成されている点である。もう一点は、図２７（ｃ）に示すように、顔料浸透層１６００および樹脂層１０１２とともに溶媒吸収層１６０１も、加圧加熱によって溶融膜化する点である。このとき、樹脂層１０１２は白色顔料を含有しているため、加熱圧着によって、溶媒吸収層１６０１と顔料浸透層１６００と樹脂層１０１２とが一体化して溶融膜化することにより、強化顔料保護膜１６５１は隠蔽層として機能した。
【０３１９】
また、図２７（ｃ）に示すように、基材５０が透明で厚い層を形成しているため、優れた画像視認性を得ることができ、さらに、基材５０が極めて強固な保護膜として機能するため、顔料画像を強固に保護することができた。一方、顔料浸透層１６００や樹脂層１０１２は、画像裏面の保護層として機能した。すなわち、擦過性など機械的強度向上が極めて向上するとともに、刺激光に対する顔料画像の耐光性も向上させることができた。
【０３２０】
また、溶媒吸収層１６０１の平均空隙直径が１０ｎｍ程度と極めて小さくなるように制御されており、可視光よりも十分に小さいため、ヘイズが非常に低く、透明性が非常に高いため、優れた画像視認性が得られた。なお、図２７（ｃ）に示すように、溶媒吸収層１６０１は、加熱圧着により、溶媒吸収層の樹脂微粒子が軟化溶融して空隙構造が消滅し、透明な膜となるため、画像視認性をさらに高めることができた。従って、図２７（ｃ）に示すように、記録物４−２の反転画像を、基材５０、密着層１６０２、溶媒吸収層１６０１を介して矢印１６４９側から視認したとき、画像濃度は極めて良好であった。
【０３２１】
また、図２７（ｃ）に示すように、実施例４−２においては、溶媒吸収層１６０１、顔料浸透層１６００と樹脂層１０１２は、顔料画像１６０６を包み込んだ状態で溶融膜化する。このため、樹脂層１０１２が白色顔料１６５６を含む場合には、強化顔料保護膜１６７０は背景隠蔽層となり、画像は白色散乱層を背景として形成されることとなる。従って、基材、密着層、溶媒吸収層を介して視認される画像は、コントラストの高い画像となり、より高い視認性を得ることができた。また、顔料浸透層１６００や樹脂層１０１２が画像裏面の保護層となるため、記録物４−２の耐久性、保存性を高めることができる。
【０３２２】
さらに、軟化溶融して透明に膜化した溶媒吸収層１６０１が、顔料浸透層１６００に形成された顔料画像１６０６の強固な保護膜としても機能する。このため、空隙構造を維持したままの溶媒吸収層に比べて、画像記録物端面からの汚染液体や有害ガスなどでの汚染を防止することができるので、長期保存性をさらに向上させることができる。
【０３２３】
（実施例４−３）
実施例４−２の樹脂層塗工液４を樹脂層塗工液５とした以外は実施例４−２と同様にしてインクジェット記録媒体４−３および記録物４−３を得た。この実施例４−３は、樹脂層１０１２が、白色粒子と蛍光粒子とを含んだ白色蛍光保護層となる点が実施例４−２と異なる。インクジェット記録媒体４−３は、実施例４―２で説明した機能と同様の機能を維持している。また、強化顔料保護膜が、白色蛍光の機能を有するため、背景隠蔽層となって、顔料画像の視認性を高め、さらに白色蛍光保護層に含まれる蛍光粒子が発光することから、暗めの室内での画像視認性をさらに高めることができた。また、白色蛍光保護層の発光が溶媒吸収層を透過し易くなり、顔料画像の視認性がより高まることが確認できた。
【０３２４】
（実施例５）
実施例１の基材１を基材３とし、実施例１の乾燥後の溶媒吸収層の塗工量を４０ｇ／ｍ2を１０ｇ／ｍ2に変更して溶媒吸収層の厚さを１０μｍとし、顔料浸透層１を顔料浸透層２とし、第２の製造装置３０を用い、かつカットシート状のインクジェット記録媒体１をロール状のインクジェット記録媒体５とした以外は実施例１と同様にして、インクジェット記録媒体５（図２８（ａ）参照）を得た。インクジェット記録媒体５の顔料浸透層の空隙の細孔直径は１２０ｎｍであった。一方、インクジェット記録媒体５の溶媒吸収層の空隙の細孔直径は、４０ｎｍであった。
【０３２５】
その後、インクジェット記録媒体５に画像を記録して、図２８（ｂ）に示す記録物を得た後、図２８（ｂ）に示す記録物を１００℃に加熱したヒートローラを用いて加熱圧着することにより、実施例５の記録物５（図２８（ｃ）参照）を得た。なお、Ｓ（ｅ）Ｍによる表面観察により、顔料浸透層は膜化していることを確認した。
【０３２６】
インクジェット記録媒体５（図２８（ａ））は、基材５０の裏面にヒートシール層１２００を有しており、包装材料に好適である。基材以外のインクジェット記録媒体５の構成は実施例１と同様であるため、インクジェット記録媒体５の基本的な機能は実施例１と同様であった。従って、高解像度・高濃度なインクジェット記録を行うことで、図２８（ｂ）に示すように、薄膜状の稠密高精細な正像の顔料画像を顔料浸透層底部に形成できた。加熱圧着を行うと、図２８（ｃ）に示すように、顔料浸透層１６００が溶融膜化して顔料保護膜１６５０を形成するため、顔料画像の保護機能がさらに強化され、耐擦性が特に良好になった。また、加熱圧着時に顔料浸透層１６００が最表層の顔料画像を包み込むように軟化溶融膜化して平坦な記録面を形成しているので、不要な光散乱がなく、表面グロス性も向上しており、さらに高い画質が得られた。
【０３２７】
このインクジェット記録媒体５（図２８（ａ））は、顔料浸透層１６００を構成する樹脂微粒子および、水溶性樹脂（ＰＶＡにおいては接着性に寄与する酢酸ビニル基）の構成材料のＳＰ値とヒートシール層１２００の構成材料のＳＰ値とが近いため、顔料浸透層１６００とヒートシール層１２００とが熱接着可能であり、さらに顔料浸透同士、ヒートシール層同士も熱接着可能であった。また、基材５０と溶媒吸収層１６０１との間に設けたヒートシール層は密着層１６０３として作用し、溶媒吸収層１６０１を構成する水溶性樹脂（ＰＶＡにおいては接着性に寄与する酢酸ビニル基）の構成材料のＳＰ値と密着層１６０３の構成材料のＳＰ値とが近いため、基材５０と溶媒吸収層１６０１との密着性が向上している。従って、特に包装材料として用いた場合においては、開封時に裂け目部分でインク受容層がバリとして残ったり、インク受容層が包装フィルムを構成する基材から剥がれたり、鋭角に折り曲げた場合に、折り曲げ部分にて基材からインク受容層が剥がれ落ちたり、インク受容層が割れたりすることはなく、良好な折り曲げ性能を示した。
【０３２８】
（比較例１）
実施例１の顔料浸透層を形成する顔料浸透層塗工液１を溶媒吸収層塗工液１に、溶媒吸収層を形成する溶媒吸収層塗工液１を顔料浸透層塗工液１とした以外は実施例１と同様にして比較例１のインクジェット記録媒体６および記録物６を得た。
【０３２９】
比較例１においては、顔料浸透層の細孔が顔料インクの平均２次粒子径よりも小さいため、顔料インクの顔料粒子が、顔料浸透層内部に浸透できずに顔料浸透層表面で固液分離し、表面に色材が残留した。従って、耐擦過性が極めて低い記録物となった。
【０３３０】
（比較例２）
実施例１の溶媒吸収層塗工液１を溶媒吸収層塗工液６とした以外は実施例１と同様にして比較例２のインクジェット記録媒体７および記録物７を得た。
【０３３１】
比較例２においては、顔料浸透層の細孔よりも溶媒吸収層の空隙を大きく形成している。顔料浸透層の細孔は、顔料インクの平均２次粒子径よりも大きいため、顔料インクの顔料粒子は顔料浸透層内部に浸透した後、溶媒吸収層にも浸透するため、顔料粒子が広く分散してしまい、画像濃度が低下した。また、この比較例２では、溶媒吸収層のインクの吸収速度が顔料浸透層の吸収速度よりも遅くなるため、顔料浸透層内部における顔料インクの溶媒の滞留時間が長くなり、顔料の浸透拡散が過大になることで画像のにじみが発生した。
【０３３２】
（擦過性）
実施例または比較例のインクジェット記録媒体にブラックインクでベタ１００％画像を記録した際の、記録面（色材受容層）を学振試験機により、重り５００ｇの負荷をかけながら、シルホン紙で記録面を３０回擦った際の擦過性を評価した。評価は、ブラックインク画像の光学濃度を、光学反射濃度計（商品名「ＲＤ−９１８」、グレタグマクベス社製）を用いて測定し、下記式（１）より残存ＯＤ率を算出し評価した。その結果を表２ないし表３に示す。
【０３３３】
残存ＯＤ率＝（試験後のＯＤ／試験前のＯＤ）×１００％・・・式（１）
☆：残ＯＤ率が９９％以上
◎：残ＯＤ率が９７％以上、残ＯＤ率が９９％未満
○：残ＯＤ率が９０％以上、残ＯＤ率が９７％未満
△：残ＯＤ率が８０％以上９０％未満
×：残ＯＤ率が８０％未満  
【０３３４】
（画像特性（画像にじみ、画像濃度））
実施例または比較例のインクジェット記録媒体にＢＫのベタ１００％画像を記録した記録物の、記録面（色材受容層）における画像特性（画像のにじみ、画像濃度）を評価した。評価は目視により行った。その結果を表２ないし表３に示す。
【０３３５】
○：画像濃度が１．５以上で、にじみがない
△：画像濃度が１．０以上１．５未満で、あるいは画像にじみが若干ある
×：画像濃度が１．０未満あるいは、画像がにじんでいる  
【０３３６】
（保存特性（耐水性試験））
実施例または比較例のインクジェット記録媒体にＢＫのベタ１００％画像を記録した記録物の、印刷部を４８時間、水に浸漬させることで長期保存性を評価した。その結果を表２乃至表３に示す。
【０３３７】
○：インクジェット記録媒体のインク受容層に水が浸透していない
△：インクジェット記録媒体のインク受容層に若干水が浸透して、画像に若干のにじみがあるが、画像の判別は可能である
×：インクジェット記録媒体のインク受容層に水が浸透して、画像がにじんで判別できない  
【０３３８】
【表２】
2018043520.tif 000004
【０３３９】
【表３】
2018043520.tif 000005
【０３４０】
（第２の実施形態）
まず、本発明の第２の実施形態の概要について説明する。  
第２の実施形態においては、主に、第１の実施形態と違いがある項目について記載する。
【０３４１】
（本発明の概要）
本発明の記録媒体１は、図３５のように、基材５０上に、２層以上のインク受容層５３と、樹脂層１０１２と、が順次設けられている。基材寄りのインク受容層５３は、顔料インクの溶媒成分の吸収性に優れた厚膜の空隙吸収型の溶媒吸収層１６０１である。樹脂層寄りのインク受容層５３は、顔料インクの顔料成分および溶媒成分の浸透性に優れた薄膜の空隙吸収型の顔料浸透層１６００である。樹脂層１０１２は、顔料浸透層１６００の表面が露出する部分１００１を残すように、離散的に設けられた熱可塑性樹脂１００２によって形成される。
【０３４２】
図２（ａ）のように、樹脂層１０１２を介して付与された顔料インク１００３は、顔料浸透層１６００の全面に亘って速やかに拡散浸透する。これにより、エリアファクターに優れた記録が可能となる。図３（ｂ）のように、顔料インク１００３は、顔料成分と溶媒成分が浸透可能な顔料浸透層１６００と、溶媒成分を吸収可能な溶媒吸収層１６０１と、の界面において固液分離し、色材である顔料粒子によって、顔料浸透層１６００の底部に稠密な薄膜状に顔料画像１６０６が形成される。
【０３４３】
樹脂層１０１２は、熱可塑性樹脂１００２が離散的に樹脂層に配置された海島状に構成されており、海部に露出する顔料浸透層１６００のインク吸収速度（浸透速度）は、島部１０００である熱可塑性樹脂１００２のインク吸収速度よりも速い。そのため、前述した実施形態における図１０のように、顔料インク１００３は、その一部が顔料浸透層１６００の露出部１００１に接触すると、顔料浸透層１６００内に速やかに引き込まれる。顔料インク１００３は、空隙吸収構造の顔料浸透層１６００の毛細管効果により、図３７のように、熱可塑性樹脂１００２の直下にも入り込むことが可能となる。そのため、エリアファクターを向上させることができる。顔料浸透層１６００内に浸透した顔料インク１００３は、顔料浸透層１６００の浸透異方性に応じて、膜厚方向および水平方向に拡がりながら吸収される。顔料浸透層１６００における顔料インクの浸透性が等方的であれば、顔料浸透層１６００の厚みにほぼ相当する幅でドットが拡がり、エリアファクターを向上させることができる。
【０３４４】
さらに、顔料浸透層１６００内における顔料インク１００３の広がりを適切に制御することにより、図５３（ａ）に示すように、画像にじみ、および記録解像度の低下を発生しにくくして、画像の記録特性に優れた記録媒体を得ることができる。図５３Ａにおいて、部分（ａ―３）は記録媒体の記録面の平面図であり、部分（ａ−１），（а―２）は、部分（ａ―３）のａ―ａ線に沿う断面図である。部分（ａ−１）に示すように付与された顔料インク１００３は、部分（а―２）に示すように吸収される。
【０３４５】
溶媒吸収層１６０１の空隙は顔料浸透層１６００の空隙よりも小さく、溶媒吸収層１６０１のインク吸収速度は、顔料浸透層１６００よりも高い。したがって、図３（ｂ）のように、顔料インク１００３の顔料粒子は薄膜の顔料浸透層１６００の底部に吸収され、溶媒成分１６０７は、ほぼ全量が厚膜の溶媒吸収層１６０１に吸収される。
【０３４６】
すなわち、本発明の記録媒体において、空隙構造の顔料浸透層は、その空隙径が顔料粒子よりも十分に大きいため、毛細管力が小さくてインクの吸収速度はやや遅い。しかし、流路抵抗が小さいため、樹脂層を介して、顔料浸透層の表面に付与された顔料インクは、その顔料粒子も含めてスムーズに顔料浸透層内に浸透吸収される。一方、溶媒吸収層の空隙構造は、顔料粒子よりも十分に小さな細孔により構成されているため、毛細管力が格段に大きく、インクの吸収速度が格段に速い。溶媒吸収層は、顔料粒子よりも空隙が小さくて流路抵抗が大きいため、顔料粒子は溶媒吸収層の表面で固液分離され、顔料インクの溶媒成分のみが溶媒吸収層に高速で吸収される。すなわち、樹脂層を介して顔料浸透層の表面から吸収浸透された顔料インクは、その一部が顔料浸透層と溶媒吸収層の界面に到達すると、溶媒吸収層の格段に大きな毛細管力によって、顔料インクの溶媒成分が高速で吸収され始め、顔料浸透層内の顔料インクの浸透速度も急速に早まる。したがって、顔料浸透層の底部において顔料粒子が固液分離される際には、顔料インクの流れが速い。そのため、顔料粒子は、圧縮されながら薄膜状の稠密な顔料画像を形成する。色材である顔料粒子が薄膜状に稠密に堆積して顔料画像を形成するため、その顔料画像は、光吸収特性および発色性に優れる。
【０３４７】
また、溶媒吸収層に関しては、顔料インクの主体を成す溶媒成分の全てを吸収できるように、十分な厚さとして大きな吸収容量を確保する。そのため顔料浸透層は、顔料粒子の全てを収納できるだけの空隙容量があればよく、薄層に構成することができる。樹脂層を介して顔料浸透層の表面に付与された顔料インクは、顔料浸透層内の空隙に吸収浸透される際に、平面方向にも拡散する。その拡散の幅は、薄膜の顔料浸透層の膜厚とほぼ同程度であり、厚膜の溶媒吸収層の全体に亘って顔料インクが浸透拡散する場合に較べて、薄膜の顔料浸透層における顔料インクの拡散の幅は極めて小さい。そのため、高い記録解像度を得ることができる。顔料画像を設計する際には、隣接する顔料ドット（顔料インクの顔料によって形成されるドット）が重なり合わせて、それらの顔料ドットに対応する画素を顔料ドットによって埋めるようにしている。したがって、所望の顔料ドットのにじみ量に合わせて、顔料浸透層の膜厚を調整すればよい。また本発明の記録媒体は、上述したように、インク受容層を少なくとも２層以上とし、それらの層の機能を分離することによって顔料インクを固液分離させ、溶媒吸収層に関しては、顔料インクの主体を成す溶媒成分を全て吸収できるように、それを十分な厚さとして大きな吸収容量を確保する。したがって、インク受容層における画像にじみを懸念することなく、薄膜の顔料浸透層の底部に高濃度で高精細な顔料画像を形成することができる。
【０３４８】
顔料インク１００３の色材成分である顔料粒子は、一般的には、通常数十ナノメーター以下の微粒子がいくつか凝集し、数十から百ナノメーター程度の２次粒子を形成して、インク中に分散されている。したがって、顔料浸透層１６００は、その空隙径が顔料２次粒子径よりも大きくなるように、やや大粒径の微粒子を用いて形成する。これにより顔料粒子は、顔料浸透層１６００の空隙の細孔を通って、顔料浸透層１６００と溶媒吸収層１６０１との界面に速やかに到達する。粒子状の熱可塑性樹脂１００２を島状に配した樹脂層１０１２を形成した場合には、樹脂層１０１２の空隙が顔料浸透層１６００の空隙よりも大きくなるように、熱可塑性樹脂１００２の粒子をさらに大きくする。これにより、樹脂層の空隙に入り込んだ顔料インクの一部は、顔料浸透層１６００に接しているインクに連なっている限り、顔料浸透層１６００に引き込まれることになる。
【０３４９】
上述したように、樹脂層を介して顔料浸透層の表面から吸収浸透された顔料インクは、その一部が顔料浸透層と溶媒吸収層の界面に到達すると、溶媒吸収層の格段に大きな毛細管力によって、顔料インクの溶媒成分が高速で吸収され始め、顔料浸透層内の顔料インクの浸透速度も急速に早まる。溶媒吸収層による溶媒成分の高速な吸収が始まると、顔料浸透層における流抵抗が小さいため、その顔料浸透層および樹脂層内に残っている顔料インクは、その粘度または表面張力のために、千切れることなく溶媒吸収層内に引き込まれるようにして高速に吸収される。
【０３５０】
また、顔料粒子を透過させるための大きな空隙を含む顔料浸透層に対して、顔料インクがやや低速に浸透し始める浸透初期において、顔料インクの一部が溶媒吸収層に到達することにより、樹脂層および顔料浸透層内の顔料インクの他の部分は、溶媒吸収層の大きな毛細管力により高速に浸透され始める。したがって、本発明の記録媒体では、空隙の小さな溶媒吸収層による大きな毛細管力によって、樹脂層および顔料浸透層における顔料インクの滞留時間を短くすることができる。この結果、例えば、加圧加熱により溶融膜化される樹脂層における顔料インクの残留、および、その樹脂層に近接する顔料浸透層内における顔料インクの溶媒成分の残留が生じにくい。後述するように、樹脂層を接着層として利用することにより、樹脂層を介して様々な支持体に転写する際に、樹脂層の加圧加熱による画像支持体への記録媒体の転写性が向上する。また、加圧加熱によっても空隙構造を維持する膜厚の溶媒吸収層によって、顔料インクの溶媒成分のほぼ全てを高速に吸収させることにより、顔料インクを付与した画像の記録直後であっても、特別な乾燥手段および時間を要することになく、画像支持体に記録媒体を良好に転写することができる。すなわち、インク吸収速度が最も速く、かつインク吸収容量の大きな厚膜の溶媒吸収層が、その空隙構造を維持したまま、顔料インクのほぼ全ての溶媒成分を吸収保持することにより、画像を記録後に速やかに記録媒体を画像支持体に接着しても、溶媒成分の逆流および染み出しによる接着性の低下が生じにくい。
【０３５１】
本発明の記録媒体１においては、熱可塑性樹脂１００２直下に、ホワイトポイント（非画像部）が発生しにくく、顔料浸透層１６００の全域に亘って稠密な顔料画像１６０６を形成することが可能となる。また、顔料浸透層１６００の底部に、顔料が薄膜状に凝縮されることにより、高精細かつ高濃度であって視認性に優れた顔料画像１６０６を形成することができる。さらに、樹脂層１０１２には、顔料インクの溶媒である液体成分がほぼ残らないため、樹脂層を接着層と利用し、樹脂層を介して様々な支持体に転写する際には、顔料画像１６０６の記録直後においても、記録媒体１を画像支持体に加圧、加熱もしくは加圧加熱して接着（転写）させることができる。
【０３５２】
本発明の記録媒体は、樹脂層を接着層として利用して、樹脂層を介して様々な支持体に転写することができ、耐候性に優れた顔料画像が形成された顔料浸透層を画像支持体に接着（転写）することにより、表面の擦過性に優れた記録物を製造することができる。さらに、溶媒吸収層の一部もしくは全部、あるいは、層状に構成した基材の一部の層を残すように基材を剥離することができ、その残した層は、顔料画像の保護層などとして機能させることができる。基材の一部の層を特定の機能層として画像支持体側に転写させる場合には、剥離層を設けることにより、安定した層間剥離を行うことができる。
【０３５３】
また、図５０および図５１に示すように、記録媒体１を構成する層の境界面に、適宜、剥離層１６０３を設けることにより、記録物の用途に応じた機能を画像に付与することができる。また、記録媒体１を構成する層の境界面に、各々の層の材質および製膜方法などを考慮して、転写時の不如意な層間剥離を防止して密着性を向上させるための密着層１６０２を設けてもよい。但し、このような剥離層および密着層は、それらが位置する層間において顔料インクの浸透が必要な場合には、毛細管現象による顔料インクの移動を妨げないように、親水性を考慮した材料などによって極薄膜状、あるいは海島状に構成する必要がある。
【０３５４】
例えば、本発明の記録媒体に、顔料インクを用いてインクジェット方式により画像を記録してから、その記録媒体を画像支持体へ転写した後に、溶媒吸収層を残して基材を剥離して記録物を作成することにより、その記録物の最表面を溶媒吸収層とすることができる。この場合には、その記録物に対して、インクジェット方式などによる画像の追記が可能となる。また、基材上に、顔料浸透層、溶媒吸収層、顔料浸透層、および海島状の樹脂層を順次形成した記録媒体を用いて記録物を作成し、その記録物の最表層に顔料浸透層を残すことにより、その顔料浸透層に対して、耐擦過性に優れた画像を、顔料インクを用いて追記することもできる。
【０３５５】
平均細孔径が可視光の波長よりも格段に小さな溶媒吸収層は、インク吸収速度が高い上に光学的にも透明性に優れているため、屋外用途に向けた保護層としても十分に活用可能である。さらに過酷な条件の屋外用途において、図５１に示すように、剥離層１６０３、保護層１６２３、密着層１６０２を設けることにより、厚膜な溶媒吸収層１６０１に加えて、保護層１６２３を画像支持体に転写させることができる。これにより、厚膜の溶媒吸収層１６０１と保護層１６２３とによって、顔料浸透層１６００の底部に記録された顔料画像を覆うことができる。
【０３５６】
また、保護層および溶媒吸収層に、白色背景隠蔽層としての機能、および予め画像が記録された前画像層などの機能を持たせてもよい。
【０３５７】
また、過度な保存性および耐候性を必要としない屋内用写真インテリア物などの用途においては、図５４に示すように、インクの浸透性を大きく損なわないように、顔料浸透層と溶媒吸収層との間に、極薄膜状の剥離層１６０３を設けてもよい。この場合には、厚膜の溶媒吸収層１６０１が基材５０と共に剥離されるため、保護層および厚膜の溶媒吸収層による画像への光学的な影響は発生しない。また、加圧加熱による転写時に軟化溶融して膜化する材料によって顔料浸透層１６００を構成することにより、図５４のように、転写時に、顔料浸透層１６００を膜化状態１６１１として、顔料画像１６０６を包み込むようにしてもよい。
【０３５８】
また、溶媒吸収層および顔料浸透層は、それぞれ複数の層に分けて形成してもよく、何れも、空隙吸収型のインク受容層としての基本的な機能を有し、かつインクの吸収速度が樹脂層側から基材側に向かって順次高くなるように構成されていればよい。図４６（ａ）から(ｅ)における溶媒吸収層は、剥離層１６０３を介して位置する厚い層（第１の溶媒吸収層）１６０１と薄い層（第２の溶媒吸収層）１６５５とを含み、これらの層は、剥離層１６０３を介して位置する。
【０３５９】
また、樹脂層に、白色背景層および発光層などとしての光学的な機能を付加して、顔料画像の視認性を高めることも可能である。また、粘着膜などの膜状の熱可塑性樹脂を海島状に離散的に設けることによって、樹脂層を形成してもよい。
【０３６０】
以下、本発明の第２の実施形態を図面に基づいて説明する。
【０３６１】
［１］記録媒体
本発明では、基材上に少なくとも２層のインク受容層を設け、そのインク受容層の表面に樹脂層を設けた記録媒体において、それぞれのインク受容層を空隙吸収型とし、記録媒体の表面側のインク受容層（基材から遠い側のインク受容層）の表面に熱可塑性樹脂を離散的に設けて樹脂層を形成することにより、インク受容層の表面が直接露出した部分を残す。基材に近い側のインク受容層である溶媒吸収層は、顔料インクの顔料粒子は浸透させずに、顔料インクの溶媒成分のみが吸収できるように、平均細孔径が比較的小さい空隙吸収型の厚膜のインク受容層とする。一方、基材から遠い側のインク受容層、つまり樹脂層に近い側のインク受容層は顔料浸透層とし、顔料粒子を含む顔料インクの全体が浸透拡散できるように、平均細孔径が比較的大きい空隙吸収型の薄膜のインク受容層とする。このようにインク受容層は、少なくとも２層構造とする。本発明の記録媒体は、樹脂層を接着層として利用することにより、樹脂層を介して様々な支持体に転写することも可能である。
【０３６２】
［１−１］基材
本実施形態の記録媒体１は、図５６に示すように基材５０を備えている。基材５０は、インク受容層５３としての溶媒吸収層１６０１および顔料浸透層１６００、顔料浸透層１６００の表面に離散的に設けられた熱可塑性樹脂の樹脂層１０１２と、の支持体となるシート体である。この基材５０は、インクジェット記録時および画像支持体との接着時において、記録媒体１のカールを抑制し、記録媒体１の搬送性を良好にする搬送層として機能する。また、基材５０の搬送性をさらに向上させるために、滑り性を改善する公知の搬送補助層などを裏面側に設けてもよい。
【０３６３】
基材５０には、保護層、前記録層、およびマグネットシート層などの機能層、または剥離層および密着層などの転写制御層等、他の機能を付与してもよい。例えば、後述するように樹脂層１０１２を溶融膜化させて、顔料インクによって画像が記録された顔料浸透層１６００を画像支持体に転写させる際に、基材５０と保護層との剥離、もしくは基材５０と溶媒吸収層１６０１との剥離および密着など、基材５０側と顔料浸透層１６０１側との間の剥離性および密着性を制御するための剥離層および密着層を設けてもよい。すなわち、基材５０と溶媒吸収層１６０１との剥離によって、溶媒吸収層１６０１を、そのまま画像転写後の画像支持体の表面とする場合には、その画像支持体を搬送用の支持体として活用することにより、その画像支持体に対して、二次的なインクジェット記録が可能となる。あるいは、基材５０側に剥離可能な保護層を設けて、画像支持体への転写後に、その保護層を溶媒吸収層１６０１と共に画像支持体側に残すことにより、その保護層を画像の保護層として機能させることができる。さらに、剥離される基材５０側の境界面に、凸凹状の構造的潜像を含む前記録層を予め設けておくことにより、画像支持体への転写時に、凹凸状の構造的潜像も転写することができる。このような構造的潜像と同様に、保護層または溶媒受容層１６０１の表面に、光沢層およびマット層、さらには手で触れた際の質感を与える所望の表面粗さなどを付与してもよい。また、保護層に対して、グラビア印刷またはレーザー加工などの汎用的な描画手段によって、予め、有色画像またはホログラム画像などの前記録層を設けておくことも可能である。
【０３６４】
また、後述するように、画像支持体への転写時に、基材５０自体を保護層として残すことにより、画像の保存性を向上させることも可能である。顔料インクを用いたインクジェット記録によって樹脂層１０１２側から反転画像を記録して、その反転画像を不透明の画像支持体に転写した場合、顔料浸透層１６００の底部の顔料画像１６０６（図３（ａ）参照）は、保護層としての基材５０または溶媒吸収層１６０１を介して視認されることになる。その画像の視認性を向上させるためには、溶媒吸収層１６０１または保護層自体の光学的な透明性を高めればよい。一方、顔料インクによって樹脂層１０１２側から正像を記録して、その正像を透明の画像支持体に転写した場合、顔料浸透層１６００の底部の顔料画像１６０６は、透明化した顔料浸透層１６００、樹脂層１０１２、および画像支持体を介しての視認性を向上させることが必要となる。また、保護層としての基材５０または溶媒吸収層１６０１が白色もしくは不透明として、顔料画像１６０６の背景層として活用することにより、さらに画像の視認性を向上させることができる。
【０３６５】
本発明の記録媒体における基材および基材の一部である保護層は、機械的強度の他、耐水層、物理的な裏面保護膜、およびＵＶ（紫外線）、オゾン保護層としての機能を有することも可能である。さらに、後述するように、基材および基材の一部である保護層は、白色隠蔽層、および蓄光して蛍光（燐光）する発光層などの光学的な機能層として活用することも可能である。
【０３６６】
［１−１−１］基材の材料
本発明の記録媒体は、ＩＤカード、社員証、およびクレジットカード等の各種セキュリティーカード分野、マイナンバーカードおよびパスポート等の公的文書通知の分野、包埋カセット等の薬理／病理分野において用いることができる。このような用途において、画像の記録および転写を高速で行うためにロール状の記録媒体をロールツーロール搬送する場合には、基材の厚みを好ましくは５μｍ以上、より好ましくは１５μｍ以上とすることにより記録媒体の搬送性を向上させることができ、また基材の厚みを１００μｍ以下、より好ましくは５０μｍ以下とすることにより良好な熱伝達性が得られる。一方、カットシートおよびプレート状の記録媒体用の基材は、耐カール性および供給性能などの観点から、機械的強度に優れた厚い基材を搬送層として用いることが好ましく、この場合には、基材の厚みを３０μｍ以上、より好ましくは５０μｍ以上とすればよい。また、画像転写時に加熱する場合、本発明における記録媒体は、主として基材側からの加熱が行われるため、基材の厚みを３００μｍ以下、より好ましくは１５０μｍ以下とすることにより、インクジェット記録後に記録媒体を画像支持体に加熱して接着する際に、熱伝達性を良好とすることができる。このように基材の厚みは、搬送性および材料強度を考慮して適宜決定すればよく、特に限定されない。記録媒体の形態および用途に応じて、良好な搬送性および熱伝達性が維持できればよい。
【０３６７】
機械的特性および熱的特性の観点から、基材の好ましい材料としては、ポリエチレンテレフタレート（ＰＥＴ）を挙げることができる。基材を構成する樹脂は、記録媒体の用途に応じて適宜選択すればよく、特に制限されず、以下のような様々な材質のものを用いることができる。例えば、基材を構成する樹脂フィルムとして、第１の実施形態の基材と同様のものを用いることができる。
【０３６８】
［１−２］保護層
記録媒体は、樹脂層を接着層として利用し、画像支持体に転写して、記録物を製造することも可能であり、転写した記録物の画像の記録面の耐候性、耐摩擦性、および耐薬品性などの耐久性を向上させるために、保護層を含んでいてもよい。保護層には、無色透明の保護層の他、半透明の保護層、着色された透明の保護層、白色などに着色された保護層なども含まれる。透明な保護層は、ＪＩＳ  Ｋ７３７５に準拠して測定される全光線透過率が５０％以上、好ましくは９０％以上のシートに相当する。保護層の種類は特に限定されない。保護層としては、耐候性、耐摩擦性、および耐薬品性などの耐久性に優れ、インク受容層との相溶性が高い材質からなるシートおよびフィルムが好ましい。
【０３６９】
［１−３］前記録層
記録物のセキュリティー性を向上させるために、基材上に、画像が記録されて剥離されない前記録層を備えてもよい。前記録層に補助的な画像（プレプリント）を施して、機能性の高い画像を予め基材５０上に付与することにより、記録物７３のセキュリティー性を向上させることができる。前記録層１６３７は、第１の形態と同様のものを用いればよい。
【０３７０】
本発明における記録媒体の基材は、記録物の用途に応じて、基材の全部または一部を剥離してもよく、剥離しなくてもよい。基材の一部を記録物に残す場合には、その基材の一部に、種々の機能を付与することができる。
【０３７１】
［１−４］画像支持体
本発明の記録媒体は、樹脂層を接着層として利用し、樹脂層を介して、様々な材質の画像支持体に転写することもできる。画像支持体の材質は、特に制限されない。画像支持体としては、例えば、樹脂を構成材料とする画像支持体（樹脂ベース支持体）、紙を構成材料とする画像支持体（紙ベース支持体）等を挙げることができる。樹脂ベース支持体を構成する樹脂は、画像支持体の用途に応じて適宜選択すればよく、特に制限されず、例えば、基材と同様の材質のものを用いることができる。画像支持体の材質としては、ガラス、金属、または木材等も挙げられる。画像支持体のとの良好な接着性を得るためには、画像支持体の材質に合わせて、接着性に優れた熱可塑性樹脂を適宜選定し、熱可塑性樹脂を顔料浸透層上に離散的に形成すればよい。
【０３７２】
［１−５］溶媒吸収層
本発明の記録媒体における溶媒吸収層は、インクジェット記録方式によって付与される顔料インクの溶媒を吸収する層である。インクを吸収するメカニズムは、第1の形態で説明したメカニズムと同様である。溶媒吸収層の層構成および材質は、第１の形態のものと同様である。
【０３７３】
第２の形態においては、転写時に、溶媒吸収層の空隙構造が壊れて、インクの液体成分が顔料浸透層の表面に染み出して膜化したり、インクの液体成分が突沸して、顔料浸透層と画像支持体との間の接着面に空気層などを生じたりした場合には、顔料浸透層と画像支持体との接着が阻害されるおそれがある。しかし、無機微粒子を水溶性樹脂のバインダーによって結合させることにより、無機微粒子が非常に硬い材質であるため、空隙が設けられた溶媒吸収層は、圧力や熱によっても空隙構造が壊れにくく、接着後も空隙構造をほぼ保持することが可能となる。この結果、溶媒吸収層は、吸収したインクを内部に保持することができ、また蒸気が発生しても内部に封じ込めることができる。また、加熱圧着時の熱によっても空隙構造が維持されることにより、インクの液体成分が個々の空隙内で突沸して蒸気が発生したとしても、接着面に空気層などが形成されないように蒸気を各々の空隙内に封じ込めて、接着性を良好とすることができる。また、加熱圧着時に、空隙が潰れたり加熱によって溶解したりせずに、空隙構造がほぼ維持されることにより、インクの液体成分である水などの主要溶媒、および不揮発性溶剤を表面に染み出させることなく、接着性を良好とすることができる。
【０３７４】
また、顔料インクによるインクジェット記録直後であっても、顔料インクの液体成分である水および不揮発性溶剤などの溶媒の樹脂層への逆流が抑えられるため、溶媒吸収層内に吸収された溶媒の乾燥を待つことなく、速やかに画像支持体への転写工程を行うことができる。したがって、溶媒成分を乾燥するための膨大な乾燥エネルギーおよび時間を必要とせずに、簡易な工程により、記録媒体を効率的に画像支持体に接着してから基材を剥離することができ、良好な転写性が実現できる。また、無機微粒子と水溶性樹脂とより構成される空隙吸収型の溶媒吸収層は、特別な配向処理なくても安定的に作製することができ、生産性も良好である。
【０３７５】
無機微粒子および水溶性樹脂によって構成される空隙吸収型の溶媒吸収層の空隙容量は、第1の実施形態と同様の範囲に設定できる。溶媒吸収層の空隙率は,第1の実施形態と同じであってもよい。無機微粒子および水溶性樹脂によって構成される空隙吸収型の溶媒吸収層の細孔直径の平均（平均細孔直径）は、第1の実施形態と同様の範囲に設定できる。
【０３７６】
加熱圧着時に記録媒体の溶媒吸収層を溶融変形しにくくするために、溶媒吸収層として、無機微粒子の代わりに、溶融温度Ｔｇが転写温度よりも高い樹脂微粒子を用いて、この樹脂微粒子をバインダー樹脂により結合して、空隙が形成された空隙吸収型のインク受容層を形成することも可能である。樹脂微粒子の中から、溶融温度Ｔｇが転写温度よりも高い樹脂微粒子を用いて空隙構造を形成することにより、転写時の熱によっても粒子構造が維持されて、転写時の熱により樹脂粒子が溶融して空隙が潰れることがない。また、転写温度よりも軟化溶融温度が高い樹脂微粒子は高Ｔｇ樹脂であり、一般に、樹脂微粒子を構成する分子構造が剛直であるものが多く、比較的硬い粒子である。そのため、圧力によって空隙が潰れることがない。このように、転写工程における圧力および加熱によっても空隙が潰れないことにより、インクの液体成分である水などの主要溶媒および不揮発性溶剤が接着面に逆流して染み出すことがなく、良好な接着性を実現することができる。
【０３７７】
記録媒体１の溶媒吸収層１６０１として、上記とは逆に、加熱圧着時に溶融変形しやすい樹脂微粒子をバインダー樹脂により結合することにより空隙が形成された、空隙吸収型のインク受容層を用いることも可能である。図５２（ａ）は、このような溶媒吸収層１６０１を備えた記録媒体１の断面図である。顔料インクの溶媒成分として、不揮発性溶剤を除く主要な溶媒成分は、水およびアルコールなどの揮発性溶剤が一般的であり、溶媒吸収層１６０１に吸収された後でも乾燥させることが可能である。したがって、顔料インクを用いてインクジェット記録を行った後に、記録媒体の溶媒吸収層１６０１に吸収された揮発性の溶媒成分を十分に乾燥させるための工程、時間、および装置などを備えることにより、溶媒吸収層の樹脂微粒子が軟化溶融しても、極少量残る不揮発性溶剤の樹脂層１６０２への逆流を抑えることができる。この結果、図５２（ｂ）のように、画像支持体５５への記録媒体１の良好な接着性が得られる。
【０３７８】
このように溶媒吸収層１６０１は、空隙を形成している樹脂微粒子が加圧加熱により軟化溶融するものであっても、顔料インクに含まれる少量の不揮発性溶剤が保持できるように構成すればよい。溶媒吸収層１６０１が軟化溶融して膜化することにより、溶媒吸収層１６０１の空隙および樹脂粒子界面の光散乱によって生ずる透明性の低下を抑制することができる。この結果、顔料浸透層１６００の底部に薄膜状に形成された稠密な顔料画像は、溶媒吸収層１６０１側からの視認性が向上する。また、軟化溶融状態となって透明に膜化した溶媒吸収層１６０１の部分１６３９は、図５２（ｃ）のように、顔料浸透層１６００に形成された顔料画像１６０６の強固な保護膜としても機能する。したがって、空隙構造を維持したままの溶媒吸収層に比べて、汚染液体および有害ガスなどによる汚染をより防止することができると共に、耐擦過性などの機械的強度を向上させて、記録物７３長期保存性を向上させることができる。
【０３７９】
インテリア用の写真プレートなどの記録物の用途においては、ガラス板およびアクリル板などの透明な画像支持体に、記録媒体を用いて顔料画像を転写して、画像支持体側からの画像の視認性を重要視する場合がある。この場合には、顔料浸透層と溶媒吸収層との界面に薄膜状に記録された稠密な顔料画像に対して、画像支持体側との接着面の反対側に位置する溶媒吸収層、保護層もしくは基材を背景層として活用することができる。すなわち、溶媒吸収層、保護層もしくは基材は、高い透明性が必要とされる用途の場合とは異なり、白色の背景層として光学的に白色または半透明とすることが好ましい。
【０３８０】
例えば、図６２および図６３に示すように、保護層１６２７として、中空樹脂粒子（白色材料）１６１６を含む白色の樹脂層を用いることが可能であり、また、保護層１６２７などに金属膜または光散乱性の金属微粒子などを付加して、光散乱層とすることが可能である。背景層として溶媒吸収層１６０１を活用する場合には、溶媒吸収層１６０１に、比較的小さい空隙を構成するための小粒径の微粒子に加えると共に、光学的に可視光を散乱し易い大粒径の金属微粒子、樹脂微粒子、または中空樹脂微粒子などを加えてもよい。さらに、保護層１６２７もしくは溶媒吸収層１６０１に、蛍光体微粒子などの発光粒子１６１７を付加することにより、それらの層を、蓄光して蛍光（燐光）する発光層として活用して、さらなる画像視認性の向上を図ることができる。このような溶媒吸収層１６０１の背景層としての用途において、溶媒吸収層１６０１は、透明性などの光学的特性の制約を受けることなく、本来の機能である顔料インクの溶媒成分の高速吸収性および大容量吸収性等、液体の吸収特性に特化して設計することができる。この結果、記録媒体の基本的な機能であるインク吸収性をさらに高めて、より高精細および高画質であって視認性に優れた画像を転写することができる。
【０３８１】
［１−６］顔料浸透層
記録媒体１における顔料浸透層１６００は、インクジェット記録方式によって付与される顔料インクの顔料を浸透させる層である。インクを吸収するメカニズムは、第1の形態で説明したメカニズムと同様である。顔料浸透層の層構成および材質は、第１の形態のものと同じであってもよい。第２の形態においては、インクの乾燥速度よりも顔料浸透層１６００のインク吸収速度が遅い場合には、インクが吸収される前に熱可塑性樹脂１００２の表面のインクが乾燥増粘して、顔料インク１００３の一部が樹脂層１０１２に残って接着性を低下させるおそれがある。したがって、顔料浸透層１６００のインクの吸収速度は、熱可塑性樹脂１００２のインクの乾燥速度よりも十分に速くすることが重要である。このように、樹脂層１０１２にインクが残らないように、顔料浸透層１６００の露出部がインクを引き込む速度を十分に早くすることが重要である。
【０３８２】
顔料浸透層が顔料粒子を浸透透過できるほどの大きな空隙構造であっても、格段に小さな空隙構造の溶媒吸収層による大きな毛細管力によって、樹脂層および顔料浸透層における顔料インクの滞留時間を短くすることができる。したがって、例えば、加圧加熱により溶融膜化される樹脂層における顔料インクの残留、および、その樹脂層に近接する顔料浸透層内における顔料インクの溶媒成分の残留が生じにくく、樹脂層の加圧加熱による画像支持体への記録媒体の転写性を向上させることができる。
【０３８３】
顔料浸透層１６００は、複数の層に分けて順次形成することも可能である。顔料浸透層１６００は、空隙吸収型のインク受容層としての基本的な機能を有すると共に、顔料粒子が浸透拡散可能な空隙構造を有して、インクの吸収速度が樹脂層１０１２側から基材５０側に向かって順次大きくなるように構成してもよい。
【０３８４】
本発明の記録媒体において、空隙吸収型の顔料浸透層の細孔直径の平均（平均細孔直径）は、第1の実施形態と同様の範囲に設定できる。ただし、平均細孔直径が２００ｎｍ以上であって、転写時に熔融軟化した熱可塑性樹脂が、顔料浸透層の表面の空隙を覆い尽くすことができない場合には、転写性の劣化、および顔料浸透層内における層内剥離が生じるおそれがある。また、空隙が大きくなることに伴って空隙の毛細管力も弱くなるため、顔料インクを顔料浸透層内へ引き込むためのインク吸収速度も低下し、樹脂層に顔料インクが残りやすくなって接着性が低下するおそれもある。
【０３８５】
また、顔料浸透層の厚みは、第１の実施形態と同様の範囲に設定できる。ただし、第２の実施形態においては、顔料浸透層が１μｍよりも薄い場合に、顔料浸透層内に顔料の全てを収納することができなくなって、その一部が樹脂層側へ溢れて接着不良の低下を招くおそれがある。
【０３８６】
ここで、２層のインク受容層（顔料浸透層および溶媒吸収層）の界面において色材である顔料が固液分離して、その全てが顔料浸透層の底部に残る場合を想定する。インクジェット方式により安定して吐出可能な水系インクにおける顔料などの固形分の重量濃度に関しては、インクの顔料濃度を５％程度とする。例えば、インク滴の体積が２〜４ｐｌ、空隙吸収型の溶媒吸収層の空隙率が８０％、記録画像がカラー画像である場合には、溶媒吸収層の厚みは８〜２５μｍ程度、顔料浸透層の厚みは２μｍ〜８μｍ、熱可塑性樹脂部の厚みは０．３μｍから８μｍ程度が好ましい。これにより、顔料インクが樹脂層に残ることなく、顔料粒子のほぼ全量が顔料浸透層の底部に薄膜状の稠密な顔料画像を形成すると共に、溶媒成分のほぼ全てが溶媒吸収層に吸収されて良好な接着性が得られる。
【０３８７】
［１−７］空隙吸収型のインク受容層材料
以下、溶媒吸収層および顔料浸透層として用いる空隙吸収型のインク受容層の一例として、無機微粒子あるいは樹脂微粒子と、水溶性樹脂と、を含有するインク受容層の構成材料について説明する。
【０３８８】
［１−７−１］無機微粒子
無機微粒子は、無機材料からなる微粒子であり、インク受容層に色材を受容する空隙を形成する機能を有する。無機微粒子としては、第１の実施形態と同様のものを用いることができる。
【０３８９】
無機微粒子は、その平均粒子径を精密に制御することが好ましい。無機微粒子の平均粒子径を小さくすることにより、光散乱を抑制して、インク受容層の透明性を向上させることができる。例えば、保護層付の記録媒体を用いて、透明保護層側から画像を視認する場合には、通常、基材の一部である保護層には十分な透明性が要求される共に、インク受容層自体にもある程度の透明性が必要となる。そのため、インク受容層に、平均粒子径が小さい無機微粒子を用いることが有効である。また、無機微粒子の平均粒子径を小さくした場合には、インク受容層の空隙径が小さくなってインクの吸収容量が低下するため、インク受容層の厚みを充分に大きくする必要がある。
【０３９０】
一方、インク受容層における無機微粒子の平均粒子径を大きくした場合には、インク受容層の空隙径を大きくすることができる。そのため、顔料インクを用いた場合には、顔料などの固形成分の一部をインク受容層の内部に浸透させることが可能となる。また、インク受容層は、無機微粒子による光散乱によって透明性が低下するため、記録情報の隠蔽性が求められる場合には、無機微粒子の粒子径をさらに大きくすることが有効となる。一方、無機微粒子の粒子径を大きくした場合には、インク受容層の強度が低下するおそれがある。このような場合、インク受容層の強度を確保するためには、無機微粒子を固定化する水溶性樹脂のバインダー量を多くすればよい。このように、無機微粒子の平均粒子径は、インク受容層の吸収性と、インク受容層の透明性と、を考慮して、記録媒体および記録物の使用用途に応じて最適に選択すればよい。無機微粒子は、１種を単独で用いてもよく、または２種以上を混合して用いてもよい。「２種以上」とは、材質自体が異なるものの他、平均粒子径および多分散指数等の特性が異なるものを含む。
【０３９１】
［１−７−２］樹脂微粒子
樹脂微粒子は、樹脂材料からなる微粒子であり、インク受容層に色材を受容する空隙を形成する機能を有する。樹脂微粒子としては,第１の実施形態と同様のものを用いることができる。
【０３９２】
［１−７−３］水溶性樹脂
水溶性樹脂は、２５℃において、水と十分に混和する樹脂、あるいは水に対する溶解度が１（ｇ／１００ｇ）以上の樹脂である。水溶性樹脂としては、第１の実施形態と同様のものを用いることができる。
【０３９３】
水溶性樹脂の中でも、ポリビニルアルコール、特に、ポリ酢酸ビニルを加水分解（けん化）することにより得られる、けん化ポリビニルアルコールが好ましい。接着に寄与するポリビニルアルコールのポリ酢酸ビニル基は、後述するＰＶＣやＰＥＴ−Ｇと親和性が高い。したがって、転写時の熱によって水溶性樹脂および画像支持体が溶融すると、両者の相溶性が高まり、水溶性樹脂が画像支持体に強固に接着される。ポリビニルアルコールは、画像支持体としてＰＶＣやＰＥＴ−Ｇを使用した場合に、画像支持体とインク受容層との密着性（転写性能）を向上させることができて、特に好ましい。
【０３９４】
インク受容層のけん化度は、第１の実施形態と同様の範囲に設定することができる。
【０３９５】
けん化度を、好ましくは７０ｍｏｌ％以上、さらに好ましくは８６ｍｏｌ％以上とすることにより、インク受容層に適度な硬さを付与することができる。特に、搬送層が剥離可能であって、かつ保護層などの機能層が剥離されない基材を用いた記録媒体においては、剥離工程においてインク受容層の箔切れ性が向上し、端部のバリの発生を抑制することができる。一方、けん化度を、好ましくは１００ｍｏｌ％以下、さらに好ましくは９０ｍｏｌ％以下とすることにより、インク受容層に適度な柔軟性を付与することができる。これにより、特に、搬送層が剥離可能であって、かつ保護層などの機能層が剥離されない基材、を用いた記録媒体においては、保護層とインク受容層との接着強度を向上させて、接着強度の不足による保護層からのインク受容層の剥離を抑制することができる。
【０３９６】
インク受容層の重量平均重合度は、第１の形態と同様の範囲に設定することができる。
【０３９７】
重量平均重合度を、好ましくは２，０００以上、さらに好ましくは３，０００以上とすることにより、インク受容層に適度な柔軟性を付与することができる。したがって、剥離工程においてインク受容層の箔切れ性を向上させて、端部のバリの発生を抑制することができる。一方、重量平均重合度を、好ましくは５，０００以下、さらに好ましくは４，５００以下とすることにより、インク受容層に適度な硬さを付与することができる。これにより、保護層とインク受容層との接着強度を向上させて、接着強度の不足による保護層からのインク受容層の剥離を抑制することができる。また、無機微粒子とポリビニルアルコールとを含む塗工液の粘度を低下させることができる。したがって、保護層に対して塗工液を塗工し易くなり、記録媒体の生産性を向上させることができる。また、インク受容層の細孔が埋まることを防止して細孔の開口状態を良好に保つことができ、インクの吸収性が良好となる。したがって、インク受容層に高品位の画像を記録することが可能となる。重量平均重合度の値は、ＪＩＳ−Ｋ−６７２６に記載の方法に準拠して算出された値である。
【０３９８】
水溶性樹脂の量は、第1の実施形態と同様の範囲に設定することができる。
【０３９９】
［１−８］剥離層
［１−８−１］剥離層材料
剥離層１６０３を、図５１に示すように基材５０と保護層１６２３との海面、または図５０（ａ）に示すように基材５０と溶媒吸収層１６０１との界面に設けることにより、転写工程における剥離性を制御することができる。さらに、図５４に示すように、溶媒吸収層１６０１と顔料浸透層１６００との界面に剥離層１６０３を設けて、転写時に溶媒吸収層１６０１も剥離することにより、樹脂層１０１２と顔料浸透層と１６００が画像支持体５５に転写されて、溶媒吸収層１６０１が基材５０と共に剥離される。この場合、保護層１６２３および厚膜の溶媒吸収層１６０１による画像への光学的な影響は一切発生しないため、溶媒吸収層１６０１は、光学的特性、柔軟性、箔切れ性などを考慮せずに、インク吸収速度および吸収容量などのインク吸収性に特化して機能を向上させることが可能となる。
【０４００】
［１−８−２］剥離層の材質
剥離層に用いる離型剤の種類は特に限定されない。好ましくは、離型性に優れ、ヒートローラの熱およびインクジェット記録ヘッド（特に、吐出エネルギー発生素子として電気熱変換素子（ヒータ）を用いたサーマル式のインクジェット記録ヘッド）が発生する熱によって容易に溶融しない材料である。また、離型剤としては、保護層に使用される材料、溶媒吸収層または顔料浸透層に使用される水溶性樹脂などの、剥離する層の結合材とは、親和性が低いものが好ましい。親和性が低いことによって、離型剤と、剥離する層の材料と、の相溶性が低くなるため、基材と、保護層、溶媒吸収層または顔料浸透層と、の境界面における剥離が容易となる。
【０４０１】
このような離型剤の材料としては、例えば、シリコーンワックスなどのワックス類に代表されるシリコーンワックス、シリコーン樹脂などのシリコーン系材料；フッ素樹脂などのフッ素系材料；、ポリエチレン樹脂等、が挙げられる。上述の中でも、ポリエチレン系樹脂は、ポリエチレン樹脂が溶融する温度Ｔｇ以上において離型性が優れているため、転写時の熱を利用して容易に剥離することできて好ましい。なお、一般的に、離型剤は離型機能を有すると同時に撥水機能を有する。そのため、溶媒吸収層と顔料浸透層との境界面に剥離層を付加する場合には、溶媒吸収層のインク吸収速度を損なわないように、剥離層の厚さを薄くする。具体的には、良好な離型機能を有しかつ溶媒吸収層のインク吸収速度を損なわない、剥離層の厚さとして、乾燥状態において０．１μｍ以上１０μｍ以下、より好ましく０．１μｍ以上、好ましくは１μｍ以下とする。
【０４０２】
また、剥離層に、ポリエチレン系、シリコーン樹脂系、およびフッ素系の樹脂粒子を用いる場合、それらの樹脂粒子の平均粒子径は、溶媒吸収層の細孔径よりも大きくする。その理由は、溶媒吸収層の細孔にポリエチレン系の樹脂粒子が浸透して、溶媒吸収層の細孔が埋められた場合に、溶媒吸収層のインク吸収速度が損なわれるからである。
【０４０３】
［１−９］密着層
図５０のように、記録媒体１における各々の層の境界面であって、かつ剥離層１６０３が設けられていない境界面には、必要に応じて密着層１６０２を設けてもよい。図５０（ａ）においては、溶媒吸収層１６０１と顔料浸透層１６００との境界面に密着層１６０２が設けられ、図５０（ｂ）においては、基材５０と溶媒吸収層１６０１との境界面に密着層１６０２が設けられている。図５０（ｃ）においては、基材５０と溶媒吸収層１６０１との境界面、および第２の溶媒吸収層１６５５と顔料浸透層１６００との境界面に、密着層１６０２が設けられている。図５０（ｄ）においては、基材５０と溶媒吸収層１６０１との境界面、および溶媒吸収層１６０１と第２の顔料浸透層１６５８との境界面に、密着層１６０２が設けられている。また、図５１のように、保護層１６２３と溶媒吸収層１６０１との間に密着層１６０２を設けることにより、保護層１６２３と溶媒吸収層１６０１との間の転写時における不如意な剥離（層間剥離）を防止することができる。また、図５０（ｂ），（ｃ），（ｄ）のように、基材５０と溶媒吸収層１６０１との間に密着層１６０２を設けることにより、転写後の剥離動作時に、顔料浸透層１６００から、溶媒吸収層１６０１を基材５０と共に剥離することができる。
【０４０４】
密着層を構成する密着剤の種類は特に限定されない。但し、密着剤としては、基材および保護層の構成材料、溶媒吸収層、多層の溶媒吸収層、顔料浸透層および多層の顔料浸透層を構成する水溶性樹脂と親和性が高い材料を選択することが好ましい。このような材料としては、例えば、熱可塑性の合成樹脂、天然樹脂、ゴム、ワックス等を挙げることができる。より具体的には、エチルセルロース、セルロースアセテートプロピオネート等のセルロース誘導体、ポリスチレン、ポリα−メチルスチレン等のスチレン系樹脂、ポリメタクリル酸メチル、ポリアクリル酸エチル等のアクリル系樹脂、ポリ塩化ビニル、ポリ酢酸ビニル、塩化ビニル−酢酸ビニル共重合体、ポリビニルブチラール、ポリビニルアセタール等のビニル系樹脂、ポリエステル樹脂、ポリアミド樹脂、エポキシ樹脂、ポリウレタン樹脂、アイオノマー、エチレンアクリル酸共重合体、エチレン−アクリル酸エステル共重合体等の合成樹脂、粘着性付与剤としてのロジン、ロジン変性マレイン酸樹脂、エステルガム、ポリイソブチレンゴム、ブチルゴム、スチレンブタジエンゴム、ブタジエンアクリロニトリルゴム、ポリアミド樹脂、ポリ塩素化オレフィン等の天然樹脂や合成ゴムの誘導体等が挙げられる。
【０４０５】
なお、溶媒吸収層と顔料浸透層との境界面、および多層の溶媒吸収層と多層の顔料浸透層との境界面に密着層を付加する場合には、境界面を形成する層のインク吸収速度を損なわないように、密着層の厚みを薄くする。具体的には、良好な密着機能を有し、かつ溶媒吸収層のインク吸収速度を損なわない剥離層の厚さとしては、乾燥状態において０．１μｍ以上１０μｍ以下、より好ましく０．１μｍ以上、好ましくは１μｍ以下とする。
【０４０６】
また、記録媒体において重なる層の密着性を向上させる別の方法としては、表面改質処理がある。すなわち、予めコロナ放電処理またはプラズマ放電処理、あるいは、ＩＰＡまたはアセトン等の有機溶剤を塗工して、基材、保護層、溶媒吸収層、多層の溶媒吸収層、顔料浸透層、または多層の顔料浸透層の表面を荒らすことにより、塗れ性を改良して密着性を向上させることもできる。
【０４０７】
［１−１０］海島状の樹脂層
樹脂層１０１２の基本的な構成およびインク吸収のメカニズムは、第１の形態と同様である。本発明の第２の形態における記録媒体の樹脂層は、接着層としても利用することができ、これにより、樹脂層を介して様々な支持体に転写することもできる。
【０４０８】
［１−１０−１］熱可塑性樹脂とインク滴の大小関係
熱可塑性樹脂とインク滴の大小関係は、第１の形態と同様である。
【０４０９】
また、熱可塑性樹脂もしくは熱可塑性樹脂の凝集部（熱可塑性樹脂部）の表面の面積がインク滴よりも大きいために、着弾衝撃により変形して拡がったインクの一部がバイパス部を介して顔料浸透層の露出部に接触できない場合には、熱可塑性樹脂部にインクが残るおそれがある。その場合には、良好な画像を記録することが難しくなり、接着性の阻害要因ともなる。したがって、熱可塑性樹脂もしくは熱可塑性樹脂の凝集部（熱可塑性樹脂部）は、インクジェット記録に用いられる顔料インクのインク滴よりも格段に大きくならないように構成し、より好ましくは、インク滴の大きさよりも十分に小さくする。
【０４１０】
本発明者による検討によれば、熱可塑性樹脂部の表面もしくは内部にインクの一部が残存した場合には、後述する加熱転写により熱可塑性樹脂を溶融させたときに、その残存するインクが熱可塑性樹脂の表面に浮き出て画像支持体と熱可塑性樹脂との境界面にて膜化し、接着不良を生ずることがあった。また加熱転写時に、残存するインクの成分の一部が蒸発し、画像支持体と熱可塑性樹脂との間に蒸気層などを形成して、接着不良を生じることがあった。本発明の記録媒体は、上述したように、熱可塑性樹脂部の表面もしくは内部にインクがほぼ残留せず、顔料インクのほぼ全ての液体成分が溶媒吸収層に速やかに吸収されるため、インクジェット記録後、即時に加熱転写しても接着阻害が生じにくく、良好な接着性を得ることができる。
【０４１１】
［１−１０−２］熱可塑性樹脂の形状
熱可塑性樹脂の形状は第１の実施形態と同様である。良好な接着性を得るためには、溶融軟化した際に熱可塑性樹脂が互いに結合して膜化し易いように、十分な量の熱可塑性樹脂を離散的に配置することが好ましい。
【０４１２】
粒子形状あるいは多面体形状を主体とする熱可塑性樹脂等を用いることができる。このような熱可塑性樹脂を用いることにより、空隙吸収型の顔料浸透層の露出部の面積を最大にしつつ、インク吸収性を可能な限り良好とし、さら接着性を担保することができる。記録媒体の製膜生産性を考慮した場合、熱可塑性樹脂としては、特別な配向処理などを必要としない球状の粒子形状のものが好ましい。このような粒子形状と同様に、高次の多面体も好ましく用いることができる。本発明の記録媒体では、樹脂層の下部に、顔料粒子が浸透拡散可能な顔料浸透層を備えているため、熱可塑性樹脂の直下のホワイトポイントが発生し難い。また、膜状の熱可塑性樹脂を離散的に設けてもよい。
【０４１３】
［１−１０−３］熱可塑性樹脂の粒子径
熱可塑性樹脂の粒子径は第１の実施形態と同様である。熱可塑性樹脂の粒子の凝集体によって接着部を構成する場合には、個々の島状の熱可塑性樹脂部の面積を小さくしやすいように、平均粒子径が２μｍ以下の熱可塑性樹脂の粒子を用いることが好ましい。
【０４１４】
［１−１０−４］熱可塑性樹脂部の間隔
熱可塑性樹脂の間隔は、第１の実施形態と同様である。１画素１００７に１つ以上の海部１００１が存在することにより、顔料インク１００３は島部（熱可塑性樹脂部）１０００の上に残らず、顔料浸透層１６００および溶媒吸収層１６０１に速やかに吸収されて、接着不良を引き起こさない。
【０４１５】
［１−１０−５］熱可塑性樹脂のその他の構成
例えば、粒径の異なる熱可塑性樹脂１００２を使用してもよい。粒径の大小は、熱可塑性樹脂の体積に関係する。粒径が大きいと、熱可塑性樹脂１００２の体積も大きくなり、画像支持体との接着面積も大きくなるため、接着性を向上させることができる。したがって、粒径の大きい熱可塑性樹脂は、画像支持体への親和性に優れたものとし、粒径の小さい熱可塑性樹脂は、粒径の大きい熱可塑性樹脂同士、および粒径の大きい熱可塑性樹脂と顔料浸透層１６００とのバインダーとすることもできる。粒径の小さい熱可塑性樹脂をバインダーとすることにより、粒径の大きい熱可塑性樹脂の粒子間の空隙構造をほぼ維持しつつ、樹脂層を成膜することが可能となる。
【０４１６】
接着性を良好にするために、複数の熱可塑性樹脂粒子によって構成することもできる。例えば、記録物の用途に応じた耐候性を考慮して、複数の材質の熱可塑性樹脂を用いることができる。具体的には、樹脂層のバインダーとして作用する小粒径の熱可塑性樹脂、極性溶媒でも剥離しにくい大粒径の熱可塑性樹脂、および非極性溶媒でも剥離しにくい大粒径の熱可塑性樹脂等の、複数種類の材質の樹脂を用いてもよい。また、大粒径の熱可塑性樹脂として、特定の画像支持体に対して優れた接着性を現す材質の樹脂を複数種用いてもよい。表面が粗い紙などの画像支持体と接着する場合には、一部が軟化溶融して、粗い表面にも密着できるようなクッション性の良い接着剤を用いてもよい。また、樹脂層は単層でも複層でもよい。例えば、顔料浸透層１６００に接着しやすい層と、画像支持体に接着しやすい層と、を含むように、それぞれの層に接着機能を分けてもよい。熱可塑性樹脂は、その熱可塑性樹脂の膜化温度以上の温度で十分な時間をかけて加圧加熱することにより、樹脂層を軟化溶融膜化させることができる。
【０４１７】
［１−１０−６］熱可塑性樹脂の量（体積）
熱可塑性樹脂の量は、記録媒体および記録物の用途に応じて調整すればよい。例えば、強い接着力が要求される場合には、軟化溶融して、画像支持体と顔料浸透層との接着面の凹凸を吸収するように膜化できる量、であることが好ましい。一方、転写後の顔料浸透層を画像支持体から引き剥がして、画像支持体を再利用する場合などにおいては、熱可塑性樹脂の接着力は弱くてもよい。この場合には、熱可塑性樹脂の量を少なくすることができる。また、加圧加熱による転写時に熱可塑性樹脂を軟化溶融させる際に、加圧力、加熱温度、および加圧加熱時間などを調整することにより、顔料浸透層と画像支持体の間の全面に亘って熱可塑性樹脂を膜化させないようにすることも可能である。また、加圧粘着型の熱可塑性樹脂を顔料浸透層の上に離散的に設けて、島状の樹脂層を形成してもよい。また、接着力を弱く調整した場合には、顔料浸透層の露出部の面積を大きくして、インクによる画像の記録特性を向上させることができる。
【０４１８】
［１−１０−７］膜状の熱可塑性樹脂
第１の実施形態と同様に、熱可塑性樹脂は粒子状に限定されず、例えば、膜状の熱可塑性樹脂１００２を用いて、海島状の樹脂層１０１２を形成することもできる。膜状の熱可塑性樹脂を使用することにより得られる効果は、第１の形態において説明した効果と同様である。
【０４１９】
［１−１０−８］樹脂層の厚み
樹脂層の厚みは、第１の実施形態と同様に設定することができる。
【０４２０】
また樹脂層の厚みは、視認性と接着性が良好となるように調整することが重要である。接着性を良好にするためには、樹脂層が軟化して溶融膜化する際に画像支持体の表面凹凸を吸収できる程度に、樹脂層の厚みを調整する必要がある。また、画像支持体との接着性が劣る場合には、熱可塑性樹脂の総量が多くなるように、樹脂層の厚みを厚くすればよい。このように、熱可塑性樹脂の厚みは、使用する熱可塑性樹脂および画像支持体の種類に応じて適宜調整すればよい。
【０４２１】
［１−１０−９］熱可塑性樹脂部の面積、露出部の面積
本発明において、前記顔料浸透層の前記露出部の面積は、第１の実施形態と同様に設定することができ、顔料浸透層の全面積の５０％以上を占めることが好ましい。
【０４２２】
［１−１０−１０］熱可塑性樹脂の材料
前述のインクの吸収メカニズムからも明らかなように、熱可塑性樹脂はインクの吸収には直接的に関与しないため、その熱可塑性樹脂の材質は、インクとは関係なく画像支持体との接着性を重視して選定することができる。したがって本発明の記録媒体は、様々な画像支持体と接着することができる。具体的に、使用者は、記録媒体と接着される特定の画像支持体の材質に応じて、その画像支持体に対する接着性に優れた熱可塑性樹脂を公知の熱可塑性樹脂の中から選択して用いることができる。例えば、熱可塑性樹脂として、ＰＥＴ、ＰＶＣ、ＰＥＴ−Ｇ、アクリル、ポリカーボネート、ＰＯＭ、ＡＢＳ、ＰＥ、ＰＰなどのプラスチック、紙、ガラス、木材、金属等の特定の画像支持体との接着性に優れたものを選択して用いることができる。熱可塑性樹脂の材料として、第１の実施形態と同様のものを用いることができる。
【０４２３】
特定の画像支持体への接着性に優れた熱可塑性樹脂としては、外的刺激によって特定の画像支持体への接着性が発現するような、刺激活性型の熱可塑性樹脂を用いてもよい。刺激活性型の熱可塑性樹脂としては特に限定されず、公知の刺激活性型の熱可塑性樹脂を用いることができる。例えば、熱、圧力、水、光、反応剤等を外的刺激とする刺激活性型熱可塑性樹脂が挙げられる。例えば、刺激活性型熱可塑性樹脂として、熱を外的刺激とし、熱可塑性樹脂のガラス転移温度以上に加熱することによって樹脂が溶融して、画像支持体との接着性が発現する熱可塑性樹脂を主成分とする感熱型熱可塑性樹脂を用いてもよい。または、刺激活性型熱可塑性樹脂として、圧力を外的刺激とし、常温で短時間、わずかな圧力を加えるだけで画像支持体に接着可能な感圧型熱可塑性樹脂、すなわち粘着剤を用いてもよい。または、刺激活性型熱可塑性樹脂として、水を外的刺激とし、乾燥状態の熱可塑性樹脂に水を塗布して湿潤状態にすることより接着性を発現させる水活性型熱可塑性樹脂、すなわち再湿性熱可塑性樹脂を用いてもよい。ただし、水活性型熱可塑性樹脂を用いる場合には、接着時に接着面に水が付着するため、インクの色材としては耐水性のものが好ましく、例えば、耐水染料でもよく、より好ましくは顔料である。
【０４２４】
熱可塑性樹脂の色および透明性は、記録媒体および記録物の使用目的に応じて決めればよい。熱可塑性樹脂は透明であってもよく、半透明または不透明であってもよく、あるいは着色されていてもよい。例えば、顔料画像を基材側と樹脂層側の両面から視認可能とする場合には、転写後の樹脂層は透明であってもよい。また、顔料画像を基材側からのみ視認可能とする場合には、熱可塑性樹脂が背景色として着色されていてもよく、画像支持体を背景色とする場合には熱可塑性樹脂が透明であってもよい。また、記録した顔料画像の画像視認性を向上させるための背景色として、転写後の樹脂層を白色としてもよい。その場合には、熱可塑性樹脂の粒子径を可視光の波長よりも大きくてもよく、または、図５８（ａ）から（ｃ）のように、樹脂層の熱可塑性樹脂１００２に白色顔料１６１６などを加えてもよい。また、記録内容を樹脂層側から視認可能とする場合、熱可塑性樹脂は、完全な溶融膜化などにより高い透明性が有することが好ましい。
【０４２５】
［１−１０−１１］再剥離可能な樹脂材料
海島状の樹脂層は、転写時の膜化状態を自由にコントロールできるように設計可能である。すなわち、海島状の樹脂層に含まれる熱可塑性樹脂全体を溶融軟化させることにより完全な膜を形成して、樹脂層を面接着の状態にして転写することが可能である。また、海島状の樹脂層に含まれる熱可塑性樹脂の表面だけを溶融軟化させて、樹脂層を点接着の状態にして転写することも可能である。樹脂層の大部分、あるいは全部を完全に膜化して転写することにより、接着面積を最大限に増やし、面接着の状態として接着性を良好とすることができる。また、樹脂層を完全に膜化させて、海島状の樹脂層のバイパス部を埋めてしまうことにより、記録物を成したときに、記録物に対する水、薬品などの液体、およびオゾンなどの気体の進入の大幅に抑えて、耐水性および耐薬品性などの耐候性を向上させることもできる。一方、樹脂層をあまり膜化させずに点接着の状態として転写することにより、画像支持体などを剥離可能とすることができる。
【０４２６】
［１−１０−１２］加圧粘着材料
上述したように、顔料インクは、顔料浸透層内にて浸透拡散され、熱可塑性樹脂の直下部にも回り込んで画像を記録可能であるため、粒子状の熱可塑性樹脂に限定されない。例えば、図４７（ａ）のように、膜状の加圧粘着材料の熱可塑性樹脂１６３０を用いて、加圧粘着性の樹脂層１６３１を海島状に形成することも可能である。
【０４２７】
一般的に、加圧粘着剤は膜化温度Ｔｇが低いため、室温状態にて膜化しており、粘着剤自体が接着性を有している。このような粘着剤を用いることにより、引き剥がし強度が調整しやすくなる。すなわち、離散的に配する膜状の加圧粘着材料の粘着剤の量を多くし、あるいは強粘着の粘着剤を使用することにより、加熱工程を必要とせずに、図４７（ｂ），（ｃ）に示すように、加圧工程のみで画像支持体５５に転写することができる。また、図４７（ｄ），（ｅ）に示すように、調整された引き剥がし強度以上の力により画像支持体５５を剥離して、それを再利用することも可能となる。
【０４２８】
一方、離散的に配する膜状の加圧粘着材料の粘着剤の量を少なくし、あるいは微粘着の粘着剤を使用することにより、画像支持体に転写する際、画像支持体に対する記録媒体の仮止、および貼り直しが可能となる。したがって、画像支持体と記録媒体とを張り合わせる際に、それらの位置合わせを簡単かつ正確に行うことができる。例えば、図４８（ａ）に示すように、熱によって接着性を現す熱可塑性樹脂１００２と、微粘着の粘着剤１６３０と、を併用してもよい。この場合には、インクジェット記録装置６００により顔料画像１６０６を形成した後、図４８（ｂ）に示すように、記録媒体１を手で押さえて撫でる程度の軽圧によって、画像支持体５５に記録媒体１を仮固定する。その後、図４８（ｃ）に示すように、加熱ローラ装置２１により加圧加熱し、樹脂層１０１２を軟化溶融により膜化させて画像支持体５５と本接着させる。この結果、画像支持体５５と記録媒体１との位置合わせが容易となり、転写時におけるしわの発生を抑制することができる。画像支持体５５と記録媒体１と本接着した後は、図４８（ｄ）のように、基材５０を剥離して記録物７３を作成する。
【０４２９】
［２］記録媒体の製造方法
記録媒体の基材は、用途に応じて、基材を構成する搬送層が剥離されない構成、または、その搬送層が剥離される構成などとすることができ、公知の方法によって製造可能である。また、用途に応じて、基材として５μｍ〜３００μのフィルムが用いることができる。機械的特性および熱的特性の面において好ましい基材の材料としては、ポリエチレンテレフタレート（ＰＥＴ）のフィルムを挙げることができる。
【０４３０】
［２−１］基材の形成方法
基材が搬送層と剥離層と保護層とを含み、接着処理後に剥離層を介して搬送層のみを剥離する場合、つまり基材の一部を溶媒吸収層の表面の保護層として残して、基材を剥離する場合には、公知の塗膜装置によって、基材上に、予め剥離層を設けておいてもよい。一方、溶媒吸収層と顔料浸透層の界面において、基材と溶媒吸収層とを一体的に剥離する場合には、公知の塗膜装置によって、基材上に、溶媒吸収層と密着する密着層を予め設けておいてもよい。剥離層および密着層は、基材に対して、公知の塗工方法により、述した離型剤および密着層を含有する組成物を塗工して、乾燥することにより形成される。
【０４３１】
［２−２］保護層の形成方法
保護層用塗工液を調整し、公知の塗工方法によって、予め剥離層を設けた基材の表面に保護層用塗工液を塗工して、乾燥（加熱）させることにより、保護膜を形成することができる。
【０４３２】
保護層は、用途に応じて、転写後に透明、半透明、または不透明であってもよく、また着色されていてもよい。転写後に保護層が所望の光学的特性となるように、適宜、保護層材料を選択して、保護層の厚み等を調整することができる。
【０４３３】
保護層用の塗工液の媒体としては、水性媒体を用いることが好ましい。水性媒体としては、水；水と水溶性有機溶剤との混合溶媒；等を挙げることができる。
【０４３４】
保護層用の塗工液には、本発明の効果を妨げない限り、各種の添加剤を含有させることができる。保護層用の塗工液の塗工量は、固形分換算で１〜４０ｇ／ｍ2とすることが好ましく、さらに好ましくは２〜３０ｇ／ｍ2、さらにより好ましくは４〜２０ｇ／ｍ2である。塗工量を好ましくは１ｇ／ｍ2以上、さらに好ましくは２ｇ／ｍ2以上、さらにより好ましくは４ｇ／ｍ2以上とすることにより、保護層の耐水性や耐擦過性を確保することができる。一方、塗工量を、好ましくは４０ｇ／ｍ2以下、さらに好ましくは３０ｇ／ｍ2以下、さらにより好ましくは２０ｇ／ｍ2以下とすることにより、保護層の透明性を用途に応じて向上させることができる。さらに、加熱圧着の際の熱伝導を良好として、保護層とインク受容層との密着性（転写性能）を向上させることもできる。
【０４３５】
保護層の形成する場合には、保護層に含有されている樹脂Ｅ１を造膜させて、樹脂Ｅ２を粒子状態とするための乾燥（加熱）工程を含んでもよい。乾燥温度は、膜状態、転写時の箔切れ性、インク受容層への接着性、耐薬品性、層間剥離、および生産性等を考慮して設定すればよい。
【０４３６】
また、基材もしくは保護層には、公知の表面改質を行ってもよい。基材の表面を粗面化する表面改質を行うことにより、基材の濡れ性を向上させて、保護層の塗膜性を向上させることができる。
【０４３７】
［２−３］溶媒吸収層の形成方法
溶媒吸収層は、第１の実施形態と同様の方法によって形成することができる。塗工液の粒子濃度および塗工量等は、第１の実施形態と同様に設定することができる。
【０４３８】
［２−４］剥離層の形成方法
顔料浸透層と溶媒吸収層との間に剥離層を設ける場合には、離型剤と適当な媒体とを混合した塗工液を調製し、これを溶媒吸収層の表面に塗布して乾燥させることによって、剥離層を形成することができる。なお、必要に応じて界面活性剤を添加してもよい。粒子状の離型剤の塗工液によって剥離層を塗工する場合には、微細な離型剤粒子が溶媒吸収層の空隙に入り込まないように、予め、溶媒吸収層の表面を湿し水または浸し水などによって処理して、溶媒吸収層の空隙を液体で充たしてから、離型剤を塗工すればよい。塗工液中の離型剤の粒子濃度は、塗工液の塗工性などを考慮して適宜決定すればよく、特に限定されない。塗膜速度と膜の均一性の観点からは、塗工液の全質量に対して、０．１質量％以上かつ５質量％以下とすることが好ましい。塗工液の塗工量は、固形分換算で０．１ｇ／ｍ2以上、かつ１ｇ／ｍ2以下とすることが好ましい。塗工量を０．１ｇ／ｍ2以上、好ましくは１ｇ／ｍ2以下とすることにより、溶剤浸透層へのインク中の水成分および溶媒成分の吸収速度を良好に保つことができる。
【０４３９】
また、塗工方法としては、溶媒吸収層の形成方法と同等の方法を用いることができる。
【０４４０】
［２−５］顔料浸透層の形成方法
顔料浸透層は、第１の実施形態と同様の方法によって形成することができる。塗工液中の粒子濃度および塗工液の塗工量は、第１の実施形態と同様に設定することができる。
【０４４１】
［２−６］樹脂層の形成
樹脂層は、第１の実施形態と同様の方法によって形成することができる。
【０４４２】
［３］記録物の製造方法
［３−１］インクジェット方式による画像記録方法
インクジェット方式の画像記録方法は、第１の実施形態と同様の方法を採用することができる。樹脂層の上方から、顔料インクを用いてインクジェット記録方式により画像を記録することにより、顔料浸透層に顔料画像が形成される。
【０４４３】
マルチパス記録、カラー記録、あるいはフルライン方式のカラー記録などにおいて、記録媒体１の記録面上に未吸収のインク１６３２が残っている状態のまま、その記録面上に次のインク滴１６３３が着弾した場合には、インクミスト１６３６が飛散して、画像品位が低下するおそれがある。
【０４４４】
また、プラスチックカードおよび塩ビシートなどの樹脂フィルム、またはガラスまたは金属などの特別なインク受容層を、画像支持体上に設けなくても、ＵＶインクまたは溶剤インクを用いることにより、インクジェット記録が可能な場合がある。マルチパス記録およびカラー記録においては、図４９（ａ）と同様に、直前に記録された未反応・未乾燥のＵＶインクまたは溶剤インク１６３２の液体面上に、次のＵＶインクまたは溶剤インク１６３３の液滴が着弾した場合に、ミスト１６３６が発生するおそれがある。未反応のＵＶインクのミストは人体に刺激があり、また溶剤インクの溶剤成分のミストは、臭気を発生させることから画像記録を行う作業環境において刺激的である。また、未反応のＵＶインク、または乾燥不十分の溶剤インクが付着したままの画像支持体に付着は、利用者にとって刺激となる。
【０４４５】
本発明の記録媒体は、特別なインク受容層を設けられていない種々の画像支持体に、安全性の高い水系顔料インクを用いて、高精細なインクジェット画像を転写および形成することが可能である。また、本発明の記録媒体は、樹脂層の上方から、インク吸収速度が速い空隙吸収型の顔料浸透層にインクジェット方式により画像を記録するため、図４９（ｂ）に示すように、顔料インク１６３４は、速やかに顔料浸透層１６００に吸収され、顔料成分１６０６と溶媒成分１６０７とに固液分離して、溶媒成分１６０７が溶媒吸収層１６０１吸収される。そのため、次のインク液滴１６３５の着弾時には、顔料浸透層１６００の上に、前の顔料インク１６３４の液体状の膜が存在し難い。したがって、インクミストの飛び散りも生ぜず、また安全性の高い水系の顔料インクを用いているために、安全かつ解像度の高い高品位な画像が得られる。
【０４４６】
［３−１−１］顔料インク
本発明の記録媒体は、顔料粒子が浸透拡散可能な顔料浸透層を用いることにより、熱可塑性樹脂の下部も含めて記録媒体の全面に亘って適切な顔料画像を形成し、かつ樹脂層の表面および内部にインクを残りにくくする。この結果、記録特性と接着性とを両立させることができる。様々な用途に適用可能な記録画像の保存性および耐久性を考慮すると、顔料インクを好ましく用いることができる。顔料インクとしては、第１の実施形態と同様のものを用いることができる。
【０４４７】
顔料インクの溶媒である液体成分は、そのほぼ全量が溶媒吸収層側に速やかに吸収されるため、樹脂層には液体成分がほぼ残らない。そのため、インクジェット記録後に、記録画像を速やかに画像支持体に転写することができる。
【０４４８】
本発明の記録媒体においては、顔料粒子によって、顔料浸透層の底部に稠密な顔料画像を薄膜状に形成するため、顔料浸透層の表層には、接着性の阻害要因となる顔料粒子が残留しない。このことは、顔料粒子自体が接着性をもたない自己分散顔料を用いる場合にも好適である。
【０４４９】
また、樹脂分散型の顔料は、インク媒体と分離した後の顔料粒子同士の結着力を高めて、顔料浸透層の底部に強固な薄膜状の顔料画像を形成することができる。顔料インク中の液体成分である溶媒は、顔料浸透層よりもインク吸収速度がさらに速い溶媒吸収層に、ほぼ全量が吸収されるため、顔料画像の水分がほとんど残らない。そのため、樹脂分散型の顔料粒子は、顔料分散用に加えられた分散樹脂により近接して、より強固に互いに結合する。また分散樹脂は、インク受容層の水溶性樹脂のポリビニルアルコール、および樹脂層の熱可塑性樹脂の構成材料などと親和性が高い。そのため、転写時の熱によって分散樹脂、水溶性樹脂、および熱可塑性樹脂が溶融すると、両者の相溶性が高まり、樹脂分散顔料は顔料浸透層にも強固に接着される。さらに、分散樹脂は画像支持体の構成材料と親和性が高いため、転写時の熱によって分散樹脂および顔料浸透層の構成材料が溶融すると、両者の相溶性が高まり、樹脂分散顔料は顔料浸透層内に強固に定着される。顔料粒子の周りを被覆する樹脂の質、および酸価は、第1の実施形態と同様に設定することができる。
【０４５０】
［３−１−１−１］顔料インクの浸透拡散性
顔料インクの粘度および表面張力は、第１の実施形態と同様に設定することができる。
【０４５１】
［３−１−１−２］顔料濃度
顔料インク中の色材濃度（顔料濃度）は、第１の実施形態と同様に設定することができる。色材濃度をこのような範囲に調整することにより、画像の視認性と接着性とを両立させることができる。
【０４５２】
［３−１−２］白インク
本発明においては、任意の画像の記録後もしくは記録前に、顔料浸透層の少なくとも一部に、白インク（白色のインク）を用いてインクジェット記録を行うことができる。用途に応じて、顔料浸透層に記録された画像の背景となるように、白インクを付与することにより、記録画像の隠蔽性が向上し、記録画像の視認性を向上させることができる。白インクの白色顔料粒子の平均粒子径が顔料浸透層の平均細孔直径よりも大きい場合には、顔料浸透層の表面において、白色顔料成分と、水成分および溶媒成分と、が固液分離する。樹脂層における熱可塑性樹脂部（島部）の高さが十分であれば、加熱圧着により、樹脂層によって白インクの顔料成分も被覆されるため、白インクの顔料が表面に残らず、良好な耐擦過性が得られる。白色インクの組成物としては、インクジェット記録方法において通常使用されている任意の白色インクの組成物を用いることができる。このような白色顔料としては、公知の材料を適用可能であり、例えば、無機白色顔料、有機白色顔料、または白色の中空ポリマー微粒子を挙げることができる。
【０４５３】
［３−２］転写方法
基材が剥離されない記録媒体を用いて記録物を作製する際には、まず、その記録媒体の樹脂層を介して、顔料浸透層に顔料インクを付与することにより画像を記録（例えば、インクジェット記録）する。画像を視認する方向に応じて、その画像として、正像あるいは反転画像を記録する。次に、離散的に配された熱可塑性樹脂を介して記録媒体を画像支持体に転写させることによって記録物を得る。
【０４５４】
また、搬送層を含む基材の全てが剥離される記録媒体を用いて記録物を作製する際には、その記録媒体の記録面に、例えば反転画像を記録する。次に、離散的に配された熱可塑性樹脂を介して、記録媒体を画像支持体に転写してから、搬送層（基材の全部）を剥離する。これにより、顔料浸透層に、顔料画像が薄膜状に稠密に形成された記録物が得られる。
【０４５５】
また、基材が透明保護層、ホログラム層、および記録層などの機能層を備えている場合には、まず、それらの機能層を含む記録媒体の記録面に、例えば反転画像を記録する。次に、離散的に配された熱可塑性樹脂を介して、記録媒体を画像支持体に転写してから、搬送層、透明保護層、ホログラム層、記録刷層などの機能層を含む基材から、搬送層のみ（基材の一部）を剥離する。これにより、機能層が一体化され、かつ画像が記録された顔料浸透層が画像支持体上に積層された、記録物を得ることができる。
【０４５６】
本発明においては、転写工程において、溶媒吸収層が水分を十分に含んだ状態でも良好に転写することができる。空隙吸収型の溶媒吸収層は、前述したように、インクを多量に吸収でき、かつ転写時に溶媒吸収層の空隙構造が壊れにくく、転写後も空隙構造を保持することが可能である。そのため、溶媒吸収層の内部に吸収したインクの溶媒は、転写時に、熱可塑性樹脂およびバインダーが溶融しても溶媒吸収層の内部に保持することができ、また、蒸気が発生しても溶媒吸収層の内部に封じ込めることができる。したがって、水分を十分に含んだ状態でも良好に転写することができる。また、顔料浸透層上に離散的に配された熱可塑性樹脂の樹脂層において、その熱可塑性樹脂は、インクをほぼ吸収しない、もしくはインクを吸収したとしても吸収速度が遅い熱可塑性樹脂である。そのため、樹脂層の表面および樹脂層の内部にはインクが残りにくい。この結果、樹脂層に転写を阻害するインクが残留しにくく、記録媒体を画像支持体に良好に転写することができる。
【０４５７】
本発明において好ましい接着方法は、熱可塑性樹脂の特性に応じて選択することができる。例えば、熱可塑性樹脂に刺激応答性の材料を使用した場合、熱可塑性樹脂が水活性型であれば、記録媒体に画像を形成した後に、水塗布装置を用いる水塗布工程によって水を塗布する。これにより、離散的に配した熱可塑性樹脂の樹脂層に、接着性を発現させることができる。また、熱可塑性樹脂が紫外線活性型であれば、記録媒体に画像を形成した後に、紫外線照射装置を用いる紫外線照射工程によって紫外線を照射する。これにより、離散的に配した熱可塑性樹脂の樹脂層に、接着性を発現させることができる。
【０４５８】
熱可塑性樹脂が熱活性型であれば、記録媒体に画像を形成した後に、加熱装置を用いる加熱工程によって加熱することにより、離散的に配した熱可塑性樹脂の樹脂層に接着性を発現させることができる。加熱装置としては、加熱ファン、加熱ベルト、熱転写ヘッド等を用いる装置が挙げられるが、これに限られるものではない。
【０４５９】
熱可塑性樹脂が粘着型であれば、離散的に配した熱可塑性樹脂の樹脂層は、それ自体が接着性を発現している状態にあるため、圧着工程によって圧着することにより、離散的に配した熱可塑性樹脂の樹脂層に接着性を発現させることができる。熱可塑性樹脂が複数の材料により構成されている場合には、複数の装置を組み合わせによる複数の転写工程を含んでもよい。
【０４６０】
［３−２−１］ヒートローラ転写
本発明においては、熱可塑性樹脂として、熱や圧力により軟化溶融膜化して接着性を発現する熱可塑性の粒子を用いることが特に好ましいため、転写方法として、加熱と圧着とを併用した加熱圧着工程により転写方法を用いることが好ましい。このような転写のための構成としては、ヒートローラと加圧ローラとを併用した構成が挙げられる。
【０４６１】
図５５の例においては、画像が形成された記録媒体１と、画像支持体５５と、を重ね合わせてから、それらを、加熱されたヒートローラ２１と加圧ローラ２２との間に通す。前述したように、記録媒体１の顔料浸透層１６００には顔料画像１６０６が形成され、その顔料浸透層１６００を、樹脂層１０１２を介して画像支持体５５と重ね合わせてから、それらをヒートローラ２１と加圧ローラ２２との間を通して搬送する。これにより、離散的に配した熱可塑性樹脂１００２の樹脂層を介して、記録媒体と画像支持体５５とが接着され、その後、基材５０を剥離することによって、記録物を得ることができる。熱可塑性樹脂１００２は、加圧加熱により軟化溶融して膜化部１６０５となることにより、画像支持体５５と強固に接着する。
【０４６２】
また本発明においては、加熱圧着によって、顔料浸透層に顔料画像が記録された記録媒体を画像支持体に転写する場合に、加熱圧着後にも溶媒吸収層の空隙構造が維持されるように、加熱圧着時の熱や圧力を制御することが重要である。図５５に示すように、ヒートローラ２１と加圧ローラ２２とによって加圧加熱により、粒子状の熱可塑性樹脂１００２は溶融して膜化されるものの、溶媒吸収層１６０１に吸収された顔料インクの溶媒成分１６０７は、空隙構造に保持されたままである。このように空隙構造を維持することにより、加熱圧着時の熱や圧力によって、インクの液体成分が溶媒吸収層１６０１の空隙内において突沸して、蒸気が発生したとしても、その蒸気を各々の空隙内に封じ込めることができる。この結果、接着面に空気層などが形成されずに、接着性を良好とすることができる。また、転写時に溶媒吸収層１６０１の空隙構造が維持されず、圧力による空隙の潰れ、および加熱による空隙の溶解が抑制されるため、インクの液体成分である不揮発性溶剤の染み出しを防止して、接着性を良好とすることができる。
【０４６３】
基材５０は、図５６のように、分離部材１６２６および剥離ローラ１６０９を用いて剥離することができる。上述したように、樹脂層１０１２は、加熱ローラ２１と加圧ローラ２２とによって加圧加熱されることにより膜化して、顔料画像１６０６が底部に形成された顔料浸透層１６００と、画像支持体５５と、を接着する。その後、分離部材１６２６および剥離ローラ１６０９によって、顔料画像１６０６が形成された顔料浸透層１６００、溶媒成分１６０７を吸収した溶媒吸収層１６０１、および保護層１６２３を画像支持体５５に残すようにして、基材５０が分離される。
【０４６４】
また、図４２（ｅ）および（ｆ）に示すように、凹凸状の溶媒吸収層１６０１が表面となる記録物７３に対して、さらに画像を記録（多層記録）することもでき、また図４３（ｂ）から（ｄ）に示すように、第２の顔料浸透層１６２０が表面となる記録物７３に対して、さらに画像を記録（多層記録）することもできる。前者の場合には、溶媒吸収層１６０１に形成された構造的潜像の凹凸が維持されるように、また後者の場合には、第２の顔料浸透層１６２０の空隙構造が維持されるように、加熱圧着時の熱および圧力を制御することが重要である。凹凸状の溶媒吸収層１６０１または第２の顔料浸透層の空隙構造が表面となる記録物７３に、顔料インクを用いて多層記録した場合にも、擦過性に優れた追記画像１６２１を形成することができる。
【０４６５】
加熱圧着時の温度は、離散的に配した熱可塑性樹脂の熱可塑性樹脂が接着性を発現する、ガラス転移温度以上に制御する。これにより、離散的に配した熱可塑性樹脂を介して、画像支持体に記録媒体を転写させることができる。より好ましくは、空隙吸収型のインク受容層（溶媒吸収層および顔料浸透層など）を形成する水溶性樹脂が溶解するガラス転移温度以上に、加熱圧着の温度を制御する。これにより、インク受容層の水溶性樹脂と、熱可塑性樹脂と、が互いに溶融して接着し、接着性が向上させることができる。さらに好ましくは、透明保護層を構成する樹脂粒子Ｅ２が溶融する温度以上に、加熱圧着の温度を制御することにより、箔切れ性を良好にすることができる。
【０４６６】
また、加熱圧着時の温度は、画像支持体と記録媒体を加熱圧着させる際に、溶媒吸収層の空隙構造を必要以上に潰すことなく、接着後も空隙構造を維持するように制御することも重要である。すなわち、加熱によって、空隙が溶解してインクの液体成分である不揮発性溶剤が表面に染み出さないように、空隙を構成する成分の溶解温度以下で転写させることが好ましい。また、インクの水および溶媒成分が個々の空隙内で突沸や蒸気しないように、特に、水の沸点以下の温度で転写させることが好ましい。
【０４６７】
加熱圧着時の圧力は、０．５ｋｇ／ｃｍ以上、かつ７．０ｋｇ／ｃｍ以下とすることが好ましい。加熱圧着時の圧力を０．５ｋｇ／ｃｍ以上とすることにより、樹脂層を介して、顔料画像が記録された顔料浸透層の表面を画像支持体に密着させて、画像支持体と記録媒体とを圧着させることができる。すなわち、顔料浸透層と画像支持体との間に、空隙吸収型の顔料浸透層の微細な凹凸によって生じる空間を、離散的に配した熱可塑性樹脂の軟化溶融した熱可塑性樹脂によって、十分に満たして膜化することができる。一方、加熱圧着時の圧力を７．０ｋｇ／ｃｍ以下とすることにより、画像支持体と記録媒体とを加熱圧着させる際に、溶媒吸収層の空隙構造を必要以上に潰すことなく維持することができる。この結果、顔料インクの液体成分である水および不揮発性溶剤が表面に染み出すことを防止して、接着性を良好とすることができる。
【０４６８】
また、画像支持体５５の裏面側に接する加圧ローラ２２としては、離型性に優れたシリコーンローラを使用することが好ましい。シリコーンローラは、顔料浸透層および樹脂層との親和性が低いため、ヒートローラ２１と加圧ローラ２２との間に画像支持体５５が存在しないときでも、つまり離散的に配した熱可塑性樹脂の樹脂層を有する顔料浸透層の表面が直接的に加圧ローラ２２に接するときでも、顔料浸透層の表面を転写させないようにできる。したがって、離散的に配した熱可塑性樹脂を介して、インク受容層の表面が加圧ローラ２２へ不如意に接着することが防止できる。
【０４６９】
［３−３］剥離方法
基材が加熱時に剥離される熱時剥離タイプのものである場合には、加熱圧着後、温度が下がらないうちに、直ちに基材を剥離することが好ましい。図５６に示すように、基材５０が熱時剥離タイプの場合は、分離爪１６２６を備えた剥離機構、または剥離ロールを用いて、基材５０を剥離することが好ましい。このような剥離方法は、記録媒体をロール・ツー・ロール（ｒｏｌｌ  ｔｏ  ｒｏｌｌ）によって供給する場合、つまりロール状の記録媒体５０を繰り出して供給し、その記録媒体から剥離した基材をロール状に巻き取る場合に、生産性を高めることができる。
【０４７０】
基材が冷温時に剥離される冷時剥離タイプの場合には、温度が下がっても基材を剥離することができるため、ロールおよびピール機構による剥離だけではなく、手動による剥離も可能になる。したがって、冷時剥離タイプの基材は、特に、記録媒体がカットシート状に加工されている場合に好適である。
【０４７１】
図４１（ａ）のインクジェット記録装置は、搬送機構４１０によってカットシート状の記録媒体１を矢印Ａ１方向に搬送しつつ、記録ヘッド６００によって、記録媒体１の顔料浸透層１６００に顔料画像１６０６，１６２４を記録する。その後、図４１（ｂ）のように、顔料画像１６０６，１６２４が記録された記録媒体１を折り曲げて、画像支持体５５を挟み込む。そして、それらの記録媒体１と画像支持体５５を、上下の加熱ローラ２１によって構成された両面加圧加熱式の転写装置に挿入して加圧加熱することにより、顔料浸透層１６００を画像支持体５５の表裏面に密着させる。その後、図４１（ｃ）に示すように、手動により、基材５０の表裏面を溶媒吸収層１６０１から剥離する。溶媒吸収層１６０１は、空隙構造を保持できるように構成されているため、顔料インクの溶媒成分１６０７，１６２５は溶媒吸収層１６０１に残っていてもよい。
【０４７２】
基材を剥離する際の剥離角度θは０〜１６５°であり、さらに好ましくは９０°〜１６５°である。この剥離角度θを設定することにより、箔切れ性を良好にすることができる。搬送角度θは、上記の角度のみに限定されない。
【０４７３】
加熱圧着および剥離の工程においては、公知の２本ロールタイプ、あるいは４本ロールタイプのラミネート機を使用してもよい。４本ロールタイプは、２本ロールタイプに比べて加熱圧着時の熱が伝わりやすく、剥離工程を容易に行うことができるため好ましい。
【０４７４】
本発明において、搬送層を含む基材の全てが剥離される記録媒体を用いる場合には、離散的に配された熱可塑性樹脂を介して、反転画像を記録することができる。その後、画像が記録された記録媒体を画像支持体に転写（接着）した後、剥離工程により、搬送層（基材の全部）を剥離する。これにより、画像が記録された顔料浸透層が、離散的に配された熱可塑性樹脂を介して画像支持体に積層された、記録物を得ることができる。また、基材が透明保護層、ホログラム層、記録層などの機能層をさらに備えている場合には、記録媒体と画像支持体とを接着した後の剥離工程において、基材の搬送層（基材の一部）のみを剥離してもよい。これにより、それらの機能層と一体化した溶媒吸収層と、顔料画像が記録された顔料浸透層と、が熱可塑性樹脂を介して画像支持体に積層された、記録物を得ることできる。
【０４７５】
［４］記録物の製造装置
次に、上述の記録媒体を用いて記録物を製造する製造装置を説明する。本発明の記録媒体に画像を記録する装置は、顔料インクを用いて画像を記録する構成であればよく、例えば、公知の小型のインクジェットプリンタ、あるいは大判プリンタを使用することができる。また、記録媒体を画像支持体に接着（転写）し、かつ必要に応じて基材を剥離する装置としては、例えば、ダイニック社製のＤ−１０、フジテックス社製のＬＰＤ３２２３  ＣＬＩＶＩＡ等の公知のラミネーターが使用できる。ラミネーターは、一対のヒートローラ２１と加圧ローラ２２を備えていて、それらのローラ間に、画像支持体と記録媒体とが通過する際に、記録媒体の顔料浸透層を画像支持体に加熱圧着させる構成であればよい。また、図４０に示すように、記録物の製造装置として、記録媒体を記録部へ送り出す供給部と、インクジェット記録方式などにより画像を記録する記録部と、加熱圧着部と、基材を剥離する剥離部と、顔料画像が転写された記録物を排出して集積する排出部と、を全て一体型的に備えたものも使用できる。このような一体型の装置は、例えば、特許０５９４４９４７号に記載されているものが使用できる。
【０４７６】
［５］記録物
記録物を製造する際には、まず図３９（ｂ）のように、記録ヘッド６００により記録媒体１の記録面にインクを付与して、第１の画像１６０６を記録する。このとき、インクの一部は、樹脂層１０１２における熱可塑性樹脂部１０００の相互間の空間をバイパス的に通過して、吸収速度の速い顔料浸透層１６００の露出部１００１に接する。これにより、インクは、熱可塑性樹脂部１０００内を通ることなく、顔料浸透層１６００に引き込まれるようにして吸収される。顔料インクは、前述したように、顔料浸透層１６００の底部に薄膜状の稠密な顔料画像１６０６を形成し、溶媒成分は固液分離して溶媒吸収層１６０１に吸収される。次に、図３９（ｃ）のように、離散的に配した熱可塑性樹脂１００２によって顔料浸透層１６９９を画像支持体５５に接着（転写）させることにより、図３９（ｄ）のような記録物を得る。この記録物は、画像支持体５５上に、樹脂層１０１２、顔料浸透層１６００、溶媒吸収層１６０１、および基材５０が順次積層された構造となる。基材５０を剥離することにより、溶媒吸収層１６０１は、樹脂層１０１２側から記録された顔料画像１６０６の保護層となり、画像の耐候性を向上させることができる。顔料画像１６０６は、画像支持体５５が透明である場合には、その透明な画像支持体５５側を通して視認可能である。一方、透明な溶媒吸収層１６０１側から顔料画像１６０６を視認する場合には、記録媒体１に反転画像を記録する。
【０４７７】
［５−１］基材が剥離される記録物
［５−１−１］基材の全てが剥離される記録物
搬送層を含む基材の全てが剥離される記録媒体と、この記録媒体を用いて作成した記録物と、について説明する。
【０４７８】
搬送層を含む基材の全てが剥離される記録媒体１は、図４２（ａ）のように、基材５０上に、空隙吸収型の溶媒吸収層１６０１と顔料浸透層１６００とを設け、その顔料浸透層１６００の表面に、樹脂層１０１２として熱可塑性樹脂１００２を離散的に設けることにより、構成される。顔料浸透層１６００の表面には、樹脂層１０１２の熱可塑性樹脂部１０００が位置する部分と、熱可塑性樹脂のないバイパス部と、が形成される。記録物を作成する際には、まず、図４２（ｂ）のように、インクジェット記録ヘッド６００から吐出される顔料インクによって、樹脂層１０１２を介して、記録媒体１に反転画像を記録する。その際、顔料インクの一部は、樹脂層１０１２における熱可塑性樹脂部１０００の相互間の空間をバイパス的に通過して、顔料浸透層１６００の露出部１００１に接する。これにより、顔料インクは、顔料浸透層１６００に引き込まれるようにして吸収される。顔料インクは、顔料浸透層１６００内を拡散浸透して溶媒吸収層１６０１との界面に到達すると、顔料浸透層１６００と、顔料粒子よりも空隙が小さい溶媒吸収層１６０１と、の界面にて固液分離する。これにより、顔料浸透層１６００の界面側の底部に、薄膜状の稠密な顔料画像１６０６が形成され、溶媒成分１６０７のほぼ全量は、インク吸収速度がより高い溶媒吸収層１６０１側に吸収される。次に、図４２（ｃ）のように、離散的に配された熱可塑性樹脂１００２によって、画像が記録された記録媒体１を画像支持体５５に接着（転写）させる。その後、図４（ｄ）のように、搬送層（基材５０の全部）を剥離することにより、図４２（ｅ）のような記録物７３を得る。
【０４７９】
このようにして作製した記録物７３は、図４２（ｅ）のように、最表層が溶媒吸収層１６０１となるため、この記録物７３の表面に対して、第２の次画像（顔料画像）１６２２の形成が可能である。また、前述したように、溶媒吸収層１６０１は、加熱圧着による転写によっても空隙構造が維持されるように形成されているため、インク吸収性に優れた記録表面を再形成することができる。これにより、顔料浸透層１６００に記録されて改竄できない顔料画像１６０６に加えて、加筆および捺印などによって新たな画像の記録（追記）も可能となる。このような追記は、例えば、記録物がＩＤカード、社員証、マイナンバー、パスポート等の公的文書の通知等の用途に使用される場合に好ましい。さらに、最表層の溶媒吸収層１６００に構造的潜像１３００が形成されていれば、第２の画像１６２２を形成した場合に、その耐擦過性を向上させることができる。具体的には、図４２（ｅ）のように、記録媒体１に樹脂層１０１２側から、予めセキュリティー性の高い文字情報等を含む顔料画像（反転画像）１６０６を記録した記録物を作成する。その後、必要に応じて、図４２（ｇ）のように、その記録物の表面に第２の画像（顔料画像；正像）１６２２を形成することができる。
【０４８０】
第２の画像１６２２は、図４２（ｆ）のように記録ヘッド６００を用いたインクジェット記録、あるいは加筆および捺印等によって、追記することができる。第２の画像を顔料インクによって追記した場合、溶媒吸収層１６０１の表面において固液分離した顔料粒子は、互いに近接して顔料分散樹脂により結合される。また、溶媒吸収層１６０１の表面が凹凸状の構造的潜像を有する場合には、その表面の凹部に残った顔料粒子が擦れにくくなるため、その表面の擦過性を向上させることができる。溶媒吸収層１６０１の表面上の構造的潜像は、基材上の凸凹状の構造的潜像を転写させることによって形成できる。このような溶媒吸収層の表面に第２の画像を追記する場合には、擦過性の課題が緩和されるため、色材自体の耐候性が高い顔料インクを用いることが好ましい。また、意匠性および視認性をさらに向上させるために、基材上の凸凹状の構造的潜像に、半光透過性または半光反射性の光透過調整層を設けることもできる。その場合には、基材上における凸凹状の構造的潜像の上に光透過調整層を設け、その上に、アンカー層を介して、空隙吸収型の溶媒吸収層と顔料浸透層とを設け、さらに海島状の樹脂層を設ければよい。
【０４８１】
［５−１−２］基材の一部が剥離される記録物
基材の搬送層（基材の一部）のみが剥離される記録媒体を用いて製造した記録物は、クレジットカード等の各種セキュリティーカードの分野、およびパスポート等に用いることができる。このような用途においては、より高いレベルの耐久性およびセキュリティー性が要求される。このような用途の記録物においては、基材に、透明保護層および予め画像が記録された記録層などの、機能層を単層あるいは複層として設けてもよい。
【０４８２】
基材が機能層を含む記録媒体は、図４４（ａ）のように、保護層などの機能層１６２３を含む基材５０上に、空隙吸収型の溶媒吸収層１６０１と顔料浸透層１６００とを設け、さらに、その顔料浸透層１６００の表面に、離散的に配される熱可塑性樹脂１００２によって樹脂層１０１２を設けることによって構成される。機能層１６２３は、例えば、透明保護層、または予め画像が記録された前記録層などである。顔料浸透層１６００の表面には、樹脂層１０１２の熱可塑性樹脂部１０００が位置する部分と、熱可塑性樹脂のないバイパス部（顔料浸透層１６００の露出部１００１）と、が形成される。
【０４８３】
記録物を作成する際には、まず、図４４（ｂ）のように、インクジェット記録ヘッド６００から吐出される顔料インクによって、記録媒体１の顔料浸透層１６００に顔料画像（反転画像）１６０６を記録する。次に、図４４（ｃ）のように、反転画像が記録された記録媒体１と画像支持体５５とを重ねて、離散的に配された熱可塑性樹脂１００２を加熱ローラ２１に加圧および加熱することによって、記録媒体１を画像支持体５５に接着（転写）する。その後、図４４（ｄ）のように、機能層１６２３を除く基材５０の一部（搬送層）を剥離する。これにより、図４４（ｅ）のように、保護層または記録層などの機能層１６２３が積層された記録物７３を作製することができる。このような記録物７３は、その最表層が保護層、ホログラム層、あるいは前記録層などの機能層１６２３であるため、高い耐久性およびセキュリティー性を得ることができる。
【０４８４】
［５−２］他の構成の記録物
また、本発明の記録媒体における海島状の樹脂層は、転写時に膜化される状態を自由にコントロールすることができる。すなわち、樹脂層に含まれる熱可塑性樹脂全体を溶融軟化させて完全に膜化し、樹脂層を面接着の状態にして、転写することも可能であり、あるいは、樹脂層に含まれる熱可塑性樹脂の表面だけを溶融軟化させ、樹脂層を点接着の状態にして転写することも可能である。樹脂層の大部分あるいは全部を完全に膜化して転写することにより、接着面積を最大限に増やして、接着性を良好にすることができる。さらに、樹脂層を完全に膜化させて、海島状の樹脂層のバイパス部を埋めてしまうことにより、記録物を構成したときに、水または薬品などの液体、およびオゾンなどの気体の進入を大幅に抑えて、耐水性および耐薬品性などの耐候性を向上させることもできる。加えて、海島状の樹脂層に含まれる機能性材料を隠蔽性粒子とし、樹脂層を膜化させて、隠蔽性粒子を全面に広げることにより、隠蔽性をより向上させることもできる。
【０４８５】
また、樹脂層をあまり膜化させずに転写することにより、インク受容層（顔料浸透層，溶媒吸収層）と画像支持体とを剥離可能とすることができる。樹脂層を完全に膜化して面接着の状態にして転写した場合、製造された記録物を水に浸漬したときには、顔料浸透層および溶媒吸収層の端部からしか水は吸収されない。そのため、顔料浸透層および溶媒吸収層の膨潤は非常に遅くなる。この結果、長時間の浸漬によって顔料浸透層および溶媒吸収層が膨潤したとしても、図４５（ｂ）のように、膨潤した顔料浸透層１６００および溶媒吸収層１６０１は画像支持体５５の全面を押すだけであって、顔料浸透層１６００と画像支持体５５とを引き剥がす剥離力は発生しない。
【０４８６】
一方、図４５（ａ）のように樹脂層を点接触の状態にして転写した場合には、製造された記録物を水に浸漬したときに、水を吸って膨潤した露出部１００１の顔料浸透層１６００が画像支持体５５を押して、熱可塑性樹脂１００２と画像支持体５５を引き剥がす方向に力が働く。その力が顔料浸透層１６００と画像支持体５５とを引き剥がす剥離力となるため、顔料浸透層１６００と画像支持体５５との剥離が可能となる。このように樹脂層を点接触の状態で転写した場合には、海島状の樹脂層１０１２のバイパス部１０１４は維持されているため、水がバイパス部１０１４を通って熱可塑性樹脂全体に急速に染み渡り、短時間で画像支持体５５の引き剥がしが可能となる。さらに、記録物を温度の高い水などに漬けて、顔料浸透層１６００の膨潤率を高くすることにより、さらに短時間で顔料浸透層１６００を画像支持体５５から容易に引き剥がしが可能となる。また、画像支持体５５をリサイクルして利用することもできる。
【０４８７】
画像支持体５５の再利用を図る上において、本発明の記録媒体に顔料インクによって画像を記録することは有利である。すなわち、顔料画像１６０６は、顔料浸透層１６００内の底部に薄膜状に稠密に形成されていて画像支持体５５に直接接しないため、画像支持体５５の再利用時の障害となる、画像支持体５５への画像移りの発生を抑えることができる。仮に、空隙径の小さいインク受容層（溶媒吸収層）の表面において顔料インクを固液分離させる記録媒体の場合には、転写時に、インク受容層上において固液分離して形成された顔料画像と、画像支持体と、が直接接するおそれがある。そのため、画像支持体に顔料画像が転写される画像移りが発生して、画像支持体に記録情報が残る場合があり、画像支持体の再利用性が低下するおそれがある。
【０４８８】
（第２の実施形態の具体的な実施例）
以下、本発明の具体的な実施例について説明する。ただし、本発明は、下記の実施例によっていかなる制限を受けるものではない。なお、以下の記載における「部」、「％」は特に断らない限り質量基準である。
【０４８９】
［ポリビニルアルコール水溶液１の調製］
ポリビニルアルコール（商品名「ＰＶＡ１２３」、クラレ製）をイオン交換水に溶解して、固形分含量が８％のポリビニルアルコール水溶液を調製した。なお、ポリビニルアルコールは、重量平均重合度が２３００、けん化度が９８〜９９ｍｏｌ％であった。
【０４９０】
［溶媒吸収層塗工液１の調製］
シリカ水溶液（商品名「スノーテックスO−４０」（固形分（ＳｉＯ２）を濃度４０％、平均１次粒子径２５ｎｍ）日産化学工業株式会社製）を１００部と、ポリビニルアルコール水溶液１を１２５部と、をスタティックミキサーにより混合して、溶媒吸収層塗工液１を得た。
【０４９１】
［溶媒吸収層塗工液２の調製］
シリカ水溶液（商品名「スノーテックスO」（固形分（ＳｉＯ２）濃度２０％、平均一次粒子径１０ｎｍ）日産化学工業株式会社製）を１００部と、ポリビニルアルコール水溶液１を５０部と、をスタティックミキサーにより混合して、溶媒吸収層塗工液２を得た。
【０４９２】
［溶媒吸収層塗工液３の調製］
第１のガラス製反応容器に攪拌機、還流冷却管、温度計、窒素ガス導入管を備え付けた後、その反応容器に、ノニオン系乳化剤としてのアクアロンＲＮ−３０（第一工業製薬（株）製）６ｇ、アニオン系乳化剤アクアロンＨＳ−３０（第一工業製薬（株）製）６ｇ、メチルメタアクリレート１３０．０ｇ、エチルアクリレート５．０ｇ、メタクリル酸５．０ｇ、水２７５ｇを入れて攪拌し、総量４２７．０ｇの混合物を調整した。次に、この混合物の３６ｇを取り出し、同様の第２の反応容器に移した後、窒素ガス導入下において７３℃で４０分間乳化を行った。次いで、重合開始剤としてのペルオキソニ硫酸アンモニウム１７ｇを水３６ｇに溶解し、乳化液に添加した。その後、混合物の残量を第１の反応容器より取り出し、それを１００分の時間をかけて第２の反応容器内に徐々に滴下し、７３℃で重合を行った。混合物の残量の滴下を終了した後、７３℃で８０分間攪拌を継続し、樹脂水溶液１（Ｔｇ：１０１℃、樹脂固形分３５．０％）を合成した。この分散粒子の平均一次粒径は２０ｎｍであった。次に、樹脂水溶液１を１００部と、ポリビニルアルコール水溶液１を４３．７５と、をスタティックミキサーにより混合して、溶媒吸収層塗工液３を得た。
【０４９３】
［溶媒吸収層塗工液４の調製］
第１のガラス製反応容器に攪拌機、還流冷却管、温度計、窒素ガス導入管を備え付けた後、その反応用容器に、ノニオン系乳化剤としてのアクアロンＲＮ−３０（第一工業製薬（株）製）６ｇ、アニオン系乳化剤アクアロンＨＳ−３０（第一工業製薬（株）製）６ｇ、メチルメタアクリレート１００．０ｇ、エチルアクリレート２０．０ｇ、２−ヒドロキシルエチルアクリレート１０．０ｇ、メタクリル酸５．０ｇ、水２７５ｇを入れて攪拌し、総量４２７．０ｇの混合物を調整した。次に、この混合物の３６ｇを取り出し、同様の第２の反応容器に移した後、窒素ガス導入下において７３℃で４０分間乳化を行った。次いで、重合開始剤としてのペルオキソニ硫酸アンモニウム１７ｇを水３６ｇに溶解し、乳化液に添加した。その後、混合物の残量を第１の反応容器より取り出し、それを１００分の時間をかけて、第２の反応容器内に徐々に滴下し、７３℃で重合を行った。混合物の残量の滴下を終了した後、７３℃で８０分間攪拌を継続し、樹脂水溶液１（Ｔｇ：７８℃、樹脂固形分３５．０％）を合成した。この分散粒子の平均一次粒径は４０ｎｍであった。次に、樹脂水溶液２を１００部と、ポリビニルアルコール水溶液１を４３．７５部と、をスタティックミキサーにより混合して、溶媒吸収層塗工液４を得た。
【０４９４】
［顔料浸透層塗工液１の調製］
シリカ水溶液（商品名「スノーテックスＳＴ−ＰＳ−ＭＯ」（固形分（ＳｉＯ２）濃度１８％、平均一次粒子径１２５ｎｍ）日産化学工業株式会社製）を１００部と、ポリビニルアルコール水溶液１と、をスタティックミキサーにより混合して、顔料浸透層塗工液１を得た。
【０４９５】
［顔料浸透層塗工液２の調製］
第１のガラス製反応容器に攪拌機、還流冷却管、温度計、窒素ガス導入管を備え付けた後、その反応容器にメチルメタアクリレート１００．０ｇ、エチルアクリレート２０．０ｇ、２−ヒドロキシルエチルアクリレート１０．０ｇ、メタクリル酸５．０ｇ、水２７５ｇを入れて攪拌し、総量４２７．０ｇの混合物を調整した。次に、この混合物の３６ｇを取り出し、同様の第２の反応容器に移した後、窒素ガス導入下において、７３℃で４０分間乳化を行った。次いで、重合開始剤としてのペルオキソニ硫酸アンモニウム１７ｇを水３６ｇに溶解して、乳化液に添加した。その後、混合物の残量を第１の反応容器より取り出し、それを１００分の時間をかけて第２の反応容器内に徐々に滴下し、７３℃で重合を行った。混合物の残量の滴下終了した後、７３℃で８０分間攪拌を継続し、樹脂水溶液３（Ｔｇ：７８℃、樹脂固形分３５．０％）を合成した。この分散粒子の平均一次粒径は１２０ｎｍであった。次に、樹脂水溶液１を１００部と、ポリビニルアルコール水溶液３を４３．７５部と、をスタティックミキサーにより混合して、顔料浸透層用塗工液２を得た。
【０４９６】
［顔料浸透層塗工液３の調製］
顔料浸透層塗工液２の調製と同様にして、チルアクリレート２０．０ｇ、エチルアクリレート１１５．０ｇ、２−ヒドロキシルアクリレート５．０ｇ、メタクリル酸１０．０ｇとして、樹脂水溶液４（Ｔｇ：９０℃、樹脂固形分３５．０％）を合成した。この分散粒子の平均一次粒径は１１０ｎｍであった。次に、樹脂水溶液４を１００部と、ポリビニルアルコール水溶液１を４３．７５と、をスタティックミキサーにより混合して、顔料浸透層用塗工液３を得た。
【０４９７】
［顔料浸透層塗工液４の調製］
顔料浸透層塗工液４の調製と同様にして、チルアクリレート２０．０ｇ、エチルアクリレート１１５．０ｇ、２−ヒドロキシルアクリレート５．０ｇ、メタクリル酸１０．０ｇとして、樹脂水溶液５（Ｔｇ：９０℃、樹脂固形分３５．０％）を合成した。この分散粒子の平均一次粒径は１８０ｎｍであった。次に、樹脂水溶液５を１００部と、ポリビニルアルコール水溶液１を４３．７５と、をスタティックミキサーにより混合して、顔料浸透層用塗工液４を得た。
【０４９８】
［樹脂層塗工液１の調製］
ＶＡＮＯＲＡ社製ＤＸＡ４０８１（固形分濃度５０％、平均２次粒子径３００ｎｍ）を５０部と、ＤＩＣ社製ボンディック１９４０ＮＥ（固形分濃度５０％、平均２次粒子径６２０ｎｍ）５０部と、イオン交換水１０部と、によって樹脂層塗工液１を得た。なお、上記の樹脂層は、アクリル樹脂とウレタン樹脂で構成されている。その樹脂層は、顔料浸透層を構成する水溶樹脂のＰＶＡ樹脂の酢酸ビニル基と親和性が高いため、転写後に顔料浸透層と樹脂層とを強固に接着することができる。一方、画像支持体がアクリルおよびＰＥＴ基材の場合には、樹脂層の構成材料と、画像支持体の構成材料と、の親和性が高いため、転写後に画像支持体と顔料浸透層とを良好に接着することができる。
【０４９９】
［樹脂層塗工液２の調製］
ＶＡＮＯＲＡ社製ＤＸＡ４０８１（固形分濃度５０％、平均２次粒子径３００ｎｍ）を５０部と、ＤＩＣ社製ボンディック１９４０ＮＥ（固形分濃度５０％、平均２次粒子径６２０ｎｍ）５０と、ＪＳＲ社製中空樹脂粒子水溶液（商品名「ＳＸ８０２２−０４ＥＭ」、固形分濃度２８．２％）を１０部と、イオン交換水１０部と、によって樹脂層塗工液２を得た。
【０５００】
［樹脂層塗工液３の調製］
樹脂層塗工液１に、軟化溶融して膜化する第１の樹脂粒子１００２に加え、さらに第２の樹脂粒子の蓄光発光粒子１６１７として、根本化学社製Ｎ夜光Ｌｕｍｉｎｏｖａ  ＢＧＬ−３００ＦＦを５部添加することによって、樹脂層塗工液３を得た。
【０５０１】
［保護層塗工液１の調製］
アクリルエマルジョン水溶液（ＢＡＳＦ社製ジョンクリル３５２Ｄ、Ｔｇ５６℃、固形分濃度４５％）を９部と、ウレタンエマルジョン水溶液（第一工業製薬社製スーパーフレックス１３０、Ｔｇ１０３℃、固形分濃度３５％）を１部と、ポリビニルアルコール水溶液１を０．５部と、を分攪拌混合して、保護層塗工液１を得た。
【０５０２】
［保護層塗工液２の調製］
ＶＡＮＯＲＡ社製ＤＸＡ４０８１（固形分濃度５０％）を５０部と、ＪＳＲ社製中空樹脂粒子水溶液（商品名「ＳＸ８０２２−０４ＥＭ」、固形分濃度２８．２％）を５０部と、根本化学社製Ｎ夜光Ｌｕｍｉｎｏｖａ  ＢＧＬ−３００ＦＦを５部と、アクリルエマルジョン水溶液（ＢＡＳＦ社製ジョンクリル３５２Ｄ、Ｔｇ５６℃、固形分濃度４５％）を９０部と、ウレタンエマルジョン水溶液（第一工業製薬社製スーパーフレックス１３０、Ｔｇ１０３℃、固形分濃度３５％）を１０部と、ポリビニルアルコール水溶液１を５部と、を５分攪拌混合し、保護層塗工液２を得た。
【０５０３】
［顔料インク１の調製］
＜（メタ）アクリル酸エステル系共重合体の合成＞
撹拌装置と、滴下装置と、温度センサと、上部に窒素導入装置を有する還流装置と、を取り付けた反応容器に、メチルエチルケトン１，０００部を仕込み、そのメチルエチルケトンを撹拌しながら反応容器内を窒素置換した。反応容器内を窒素雰囲気に保ちながら８０℃に昇温させた後、滴下装置より、メタクリル酸２−ヒドロキシエチル６３部、メタクリル酸１４１部、スチレン４１７部、メタクリル酸ベンジル１８８部、メタクリル酸グリシジル２５部、重合度調整剤（商品名「ブレンマーＴＧＬ」、日本油脂社製）３３部、およびペルオキシ−２−エチルヘキサン酸−ｔ−ブチル  ６７部を混合して得た混合液を４時間かけて滴下した。その滴下の終了後、さらに同温度で１０時間反応を継続させて、酸価１１０ｍｇＫＯＨ／ｇ、ガラス転移点（Ｔｇ）８９℃、重量平均分子量８，０００の（メタ）アクリル酸エステル系共重合体（Ａ−１）の溶液（樹脂分：４５．４％）を得た。
【０５０４】
＜水性顔料分散体の調製１＞
冷却機能を備えた混合槽に、フタロシアニン系ブルー顔料１，０００部、上記の合成により得られた（メタ）アクリル酸エステル系共重合体（Ａ−１）の溶液、２５％水酸化カリウム水溶液、および水を仕込み、それらを撹拌および混合して混合液を得た。なお、フタロシアニン系ブルー顔料に対して、（メタ）アクリル酸エステル系共重合体（Ａ−１）を、その不揮発分が４０％となる比率の量で用いた。また、２５％水酸化カリウム水溶液としては、（メタ）アクリル酸エステル系共重合体（Ａ−１）が１００％中和される量を用いた。さらに、水は、得られる混合液の不揮発分を２７％とする量を用いた。得られた混合液は、直径０．３ｍｍのジルコニアビーズを充填した分散装置に通し、循環方式により４時間分散させた。分散液の温度は４０℃以下に保持した。
【０５０５】
混合槽から分散液を抜き取った後、水１０，０００部で混合槽と分散装置との流路を洗浄し、洗浄液と分散液とを混合して希釈分散液を得た。得られた希釈分散液を蒸留装置に入れ、メチルエチルケトンの全量と水の一部を留去して、濃縮分散液を得た。室温まで放冷した濃縮分散液を撹拌しながら、そこに２％塩酸を滴下して、ｐＨ４．５に調整した後、ヌッチェ式濾過装置にて固形分を濾過して水洗した。得られた固形分（ケーキ）を容器に入れ、水を加えた後、分散撹拌機を使用して再分散させ、２５％水酸化カリウム水溶液によってｐＨ９．５に調整した。その後、遠心分離器を使用し、６０００Ｇで３０分の時間をかけて粗大粒子を除去した後、不揮発分を調整して水性シアン顔料分散体（顔料分：１４％  酸価１１０、顔料の平均２次粒子径９０ｎｍ）を得た。
【０５０６】
水性シアン顔料分散体におけるフタロシアニン系ブルー顔料を、カーボンブラック系ブラック顔料、キナクリドン系マゼンタ顔料、またはジアゾ系イエロー顔料に変更することにより、水性シアン顔料分散体と同様にして、水性ブラック顔料分散体、水性マゼンタ顔料分散体、または水性イエロー顔料分散体を得た。ブラック（Ｂｋ）、シアン（Ｃ）、マゼンタ（Ｍ）、イエロー（Ｙ）のそれぞれの顔料インクにおける顔料粒子の平均２次粒子径は、表１に記載した。
【０５０７】
＜顔料インク１の調製＞
表１に示す組成（合計：１００部）となるように、水性顔料分散体および各成分を容器に投入し、プロペラ撹拌機を使用して３０分以上撹拌した。その後、孔径０．２μｍのフィルター（日本ポール社製）で濾過して、顔料インクを調製した。なお、表１中の「ＡＥ−１００」は、アセチレングリコール１０モルエチレンオキサイド付加物（商品名「アセチレノールＥ１００」、川研ファインケミカル製）である。
【０５０８】
［顔料インク２の調製］
顔料インクとしては、市販のカーボンブラック「４５Ｌ」（ＤＢＰ吸油量４５ｍｌ／１００ｇ、三菱化学社製）１００ｇを、水１０００ｍｌによく混合して微分散した後、これに、次亜塩素酸ソーダ（有効塩素酸塩濃度１２％）３００ｇを滴下して、１００〜１０４℃で１０時間撹拌して湿式酸化した。得られたスラリーを東洋濾紙Ｎｏ．２（アドバンティス社製）で濾過し、表面改質カーボンブラック粒子が洩れるまで水洗した。このウエットケーキを水５キロリットルに再分散して、電導度２ｍＳまで逆浸透膜で脱塩し、さらに、表面改質カーボンブラック濃度１５質量％に濃縮して、表面改質カーボンブラック分散液を得た。
【０５０９】
次に、表１に示す組成（合計：１００部）となるように、水性顔料分散体および各成分を容器に投入し、プロペラ撹拌機を使用して３０分以上撹拌した。その後、孔径０．２μｍのフィルター（日本ポール社製）で濾過して、顔料インクを調製した。得られた顔料インクの平均２次粒子径は４０ｎｍであった。カーボンブラック系ブラック顔料分散体のカーボンブラック系ブラック顔料を、フタロシアニン系ブルー顔料、キナクリドン系マゼンタ顔料、またはジアゾ系イエロー顔料に変更することにより、カーボンブラック系ブラック顔料分散体と同様にして、平均２次粒子径が４２ｎｍ水性シアン顔料分散体、平均粒子径が４５ｎｍの水性マゼンタ顔料分散体、または平均２次粒子径が４８ｎｍの水性イエロー顔料分散体を得た。
【０５１０】
[実施例１−１]
[基材１の調製]
構造的潜像を形成する装置を用いて、ＰＥＴ基材（商品名「テトロンＧ２」、厚さ１９μｍ、帝人デュポンフィルム株式会社製）の表面に凹凸加工を施し、構造的潜像を形成した。構造的潜像の凹凸の幅は１０μｍ、その凹凸の厚みは２μｍであった。なお、構造的潜像の凹凸の幅および厚みは、基材の断面をＳＥＭによって観察して測定した。次に、その表面に、離型剤としての中京油脂社製ポリロン７８８を塗工して、剥離層を形成して基材１を調整した。その塗工にはグラビアコーターを用い、塗工速度は５ｍ／分、乾燥後の塗工量は０．５ｇ／ｍ2とした。
【０５１１】
［記録媒体1−１の製造］
溶媒吸収層塗工液１を基材１の表面に塗工してから乾燥させることにより、記録媒体の構成素材として、基材と溶媒吸収層とを含む積層シートを製造した。その塗工にはダイコーターを用い、塗工速度は５ｍ／分、乾燥後の塗工量は２５ｇ／ｍ2とした。乾燥温度は６０℃とした。溶媒吸収層の厚さは２５μｍであった。その後、基材と溶媒吸収層とを含む積層シート１の表面に、湿し水による処理を行いながら顔料浸透層塗工液１を塗工した後に、乾燥させることにより、記録媒体の構成素材として、基材と溶媒吸収層と顔料浸透層とを含む積層シートを製造した。顔料浸透層の塗工にはグラビアコーターを用い、塗工速度は５ｍ／分、乾燥後の塗工量は５ｇ／ｍ2とした。乾燥温度は６０℃とした。顔料浸透層の厚さは５μｍであった。
【０５１２】
さらに、積層シート１における顔料浸透層表面に、樹脂層塗工液１を塗工して乾燥させることにより、顔料浸透層の表面に海島状の樹脂層を設けた。すなわち、顔料浸透層の表面に、インク吸収性に劣る熱可塑性樹脂を離散的に設けることにより、顔料浸透層の表面が露出した部分が残こるように樹脂層を形成して、記録媒体1−１を製造した。塗工液の塗工にはグラビアコーターを用い、塗工速度は５ｍ／分とした。また、乾燥温度は６０℃とし、グラビアロールの溝の線数は２００線とした。記録媒体は、基材を内側にしてロール状に巻いて、ロール状記録媒体とした。島状に形成される樹脂層の厚さは１．２４μｍであった。
【０５１３】
記録媒体１−１の断面をＳＥＭによって観察し、熱可塑性樹脂粒子が顔料浸透層と接している部分の直径を測定した。このとき、顔料浸透層と接している熱可塑性樹脂粒子１００個の直径の平均値を算出し、その平均値から接着材粒子の１つが顔料浸透層と接している部分の面積を算出した。次に、記録媒体の記録面からのＳＥＭの投影図より、顔料浸透層と接する熱可塑性樹脂粒子の数を算出して、熱可塑性樹脂が顔料浸透層と接する部分の全面積を求めた。測定範囲の全面積から、熱可塑性樹脂の粒子が顔料浸透層と接する部分の全面積を引くことにより、表面に熱可塑性樹脂がない顔料浸透層の露出部の面積（露出部面積）を算出した。また、記録面側からのＳＥＭの投影図から、記録媒体の記録面側から熱可塑性樹脂部を見たときの面積（熱可塑性樹脂部面積）を確認した。その結果、熱可塑性樹脂の粒子が顔料浸透層と接する接触面積は、熱可塑性樹脂部面積よりも小さく、露出部面積は顔料浸透層の全面積の７５％であった。
【０５１４】
このようにして得られた記録媒体１−１に関して、顔料浸透層の空隙の細孔直径、および溶媒吸収層の空隙の細孔直径をＢＥＴ法により測定した。顔料浸透層の空隙の細孔直径は１２５ｎｍであり、溶媒吸収層の空隙の細孔直径は２５ｎｍであった。
【０５１５】
［記録物１−１の製造］
上述した図４０の第１の製造装置２５により、記録媒体１−１に、樹脂分散顔料インクを用いて第１の画像を記録した。その後、その記録媒体を画像支持体に加熱圧着させてから、ＰＥＴの基材を剥離することにより、溶媒吸収層の表面が構造的潜像を有する記録物を得た。次に、この構造的潜像を有する溶媒吸収層の表面に、樹脂分散顔料インク１により、第２の画像（正像）を記録した。さらに、溶媒吸収層にサインペンによって加筆し、かつ朱肉によって捺印した。このようにして、実施例１−１の記録物１−１を得た。この記録物１−１は、図５７（ｃ）の記録物７３に対応する。
【０５１６】
第１の画像および第２の画像を記録する製造装置の記録部として、シリアルヘッドを搭載した顔料インクジェットプリンタ（商品名「ＰＩＸＵＳ  ＰＲＯ−１」、キヤノン株式会社製）を用いた。このプリンタに、前述の樹脂分散顔料インクを搭載し、普通紙モード（吐出量４ｐｌ、解像度１２００ｄｐｉ、カラー記録）によって、画像を記録した。画像支持体としては、１ｍｍ程度の厚みのＰＥＴ製のカード（商品名「ペットカード」、合同技研株式会社製）を用いた。加熱圧着の条件は、温度１６０℃、圧力３．９Ｋｇ／ｃｍ、搬送速度５０ｍｍ／ｓｅｃとした。樹脂層を軟化溶融させて膜化し、溶媒吸収層および顔料浸透層の空隙を維持するように転写を行った。
【０５１７】
本実施例１−１において、図５７（ａ）のように、基材５０上に設けた顔料インクのインク受容層５３の表面に樹脂層１０１２を設けた記録媒体１−１を用いる。インク受容層５３は、少なくとも溶媒吸収層１６０１と顔料浸透層１６００を含む。さらに、顔料浸透層１６００上には、インク吸収性に劣る熱可塑性樹脂１００２を離散的に設けることにより、顔料浸透層１６００の表面に露出した露出部１００１を残こすように樹脂層１０１２が形成されている。
【０５１８】
本実施例１−１の溶媒吸収層は、小粒径の無機微粒子を用いることによって高い透明性が確保され、かつ、厚膜に構成することによって高い溶媒吸収性が確保されている。溶媒吸収層は、無機微粒子と水溶性樹脂からなる強固な空隙構造を持ち、転写後も空隙構造を維持するように構成されている。転写後に基材が剥離された顔料吸収層の表面には、凸凹状の構造的潜像が形成され、その表面がマット調の質感に調整される。
【０５１９】
本実施例１−１の顔料浸透層は、溶媒吸収層に比べて大きい粒径の無機微粒子を用いることによって顔料粒子の浸透性が確保され、かつ、薄膜に構成することによって、顔料浸透層の底部に高発色の顔料画像を形成することができる。溶媒吸収層は、無機微粒子と水溶性樹脂からなる強固な空隙構造を持ち、転写後も空隙構造を維持するように構成されている。
【０５２０】
インクの受容に関わる樹脂層、顔料浸透層、溶媒吸収層は、その順序にしたがってインク吸収速度が速くなるように構成されている。また、顔料浸透層の平均細孔直径は顔料の平均２次粒子径よりも大きく、溶媒吸収層の平均細孔直径は顔料の平均２次粒子径よりも小さい。また、顔料浸透層と溶媒吸収層は、それらの境界において顔料インクが顔料粒子と溶媒成分とに固液分離するように構成されている。
【０５２１】
第１の製造装置の記録部において吐出されて、樹脂層に着弾した顔料インクは、顔料浸透層に接した瞬間に顔料浸透層に瞬時に引き込まれ、樹脂層の表面には残りにくい。そのため、ＵＶインクまたは溶剤インクを用いるインクジェット記録とは異なり、次に吐出されるインク滴が着弾するときには、先に吐出されたインク滴が記録媒体の表面にない状態となる。この結果、インクの着弾時におけるインクミストがほぼ発生せず、インクミストの飛散に起因する記録解像度の低下は見られなかった。
【０５２２】
顔料浸透層に引き込まれたインクは顔料浸透層内をほぼ等方的に浸透し、熱可塑性樹脂の下部にも等しく画像を形成する。したがって、樹脂層の上方からインクを付与して画像を記録しても、ホワイトポイントの発生を抑えて、エリアファクターを高めて、記録媒体の全面に亘って濃度が十分な画像を記録できた。
【０５２３】
薄い顔料浸透層を浸透したインクは、溶媒吸収層に接することにより、その溶媒吸収層に瞬時に引き込まれる。溶媒吸収層の平均空隙直径は顔料の平均粒子径よりも小さいため、顔料インクは、顔料浸透層の底部において固液分離される。これにより、インクの顔料粒子は、顔料浸透層の底部において薄膜状の稠密な画像を形成する。その画像の彩度も良好であった。また、顔料浸透層が薄く形成されているため、インクのドットが広がりすぎる前にインクが溶媒吸収層に到達して、顔料浸透層の底部にて顔料粒子が固液分離される。そのため、ドット系を適切に制御して、稠密な薄膜状の顔料画像を形成することができ、解像度の高い画像においても、にじみは見られなかった。
【０５２４】
固液分離したインクの溶媒は、厚く形成された溶媒吸収層にほぼ完全に吸収された。そのため、インクの溶媒は、樹脂層および顔料浸透層に残存しない。また、溶媒吸収層が無機微粒子と水溶性樹脂からなる強固な空隙構造体であるため、転写後にも空隙構造が維持される。したがって、水分を蒸発させる乾燥動作を行うことなく、画像の記録直後に加熱圧着による転写を行っても、溶媒吸収層に吸収された溶媒が逆流することがなく、転写性が良好であった。
【０５２５】
画像支持体としてのＰＥＴカードと、第１の画像(反転画像)としてのカラー画像を記録した記録媒体１−１と、を重ねて、ヒートローラと加圧ローラを用いて、それらを加圧加熱して転写した。その結果、画像支持体に圧接する樹脂層の圧接部の熱可塑性樹脂粒子が軟化溶融して膜化され、画像支持体および顔料浸透層に対する接着面積が増えて、接着性が良好であった。また、基材を剥離する際には、画像支持体に圧接する溶媒吸収層および顔料浸透層の圧接部においては、水溶性樹脂が軟化しても無機微粒子の空隙構造が維持されており、インクの溶媒成分が保持された。
【０５２６】
厚みのある画像支持体の端面近傍に生ずる非圧接部には、ヒートローラからの熱が伝わり難い。そのため、その非圧接部においては、熱可塑性樹脂粒子が粒子形状を維持し、溶媒吸収層および顔料吸収層の水溶性樹脂は軟化しない。したがって、転写の境界部において、樹脂層には、膜化状態および粒子状態の違いが生じ、また溶媒吸収層および顔料浸透層には、結合樹脂の軟化状態および非軟化状態の違いが生じる。この結果、箔切れ性が良好であった。
【０５２７】
また記録媒体１−１は、画像支持体の端面部にまでも画像を良好に転写することができた。また、画像支持体から離れた部分の樹脂層が加圧ローラにより加圧加熱されて、その樹脂層の部分の熱可塑性樹脂が軟化溶融して膜化しても、加熱ローラとして、離型性の高いシリコンゴムローラを用いていることにより、熱可塑性樹脂は、加熱ローラ側には接着せずに基材側に残る。そのため、溶融した熱可塑性樹脂による加圧ローラの汚れの発生が生じなかった。
【０５２８】
本実施例１−１における記録媒体１−１は、溶媒吸収層の平均空隙直径が１０ｎｍ以上、かつ４０ｎｍ以下に調整されており、空隙の直径が可視光の波長よりも小さいため、ヘイズが低く、透明性が高い。したがって、図５７（ｂ）、（ｃ）のように、視認者１６４９が矢印１６４６の視認方向から第１の画像１６０６を見たときに、その画像濃度は良好であった。
【０５２９】
本実施例１−１においては、樹脂層の熱可塑性樹脂として、接着対象の材質および耐性の異なる異種複数の熱可塑性樹脂を用いることができる。したがって、幅広い種々の材質の画像支持体に対しての接着性を示すと共に、幅広い溶剤に対する耐溶剤性を示した。画像支持体として、ＰＥＴカードに代えて、厚さ３ｍｍの白色アクリル板を用いて記録物を作成したところ、同様に、良好な記録特性、転写特性、箔切れ性、画像保存性、第２画像の記録特性が確認できた。
【０５３０】
また、軟化溶融して膜化した熱可塑性樹脂のために樹脂層のバイパス部がなくなる。そのため、樹脂層を通して、液体および気体等が記録物の内部に侵入することがなく、耐候性が良好であった。特に、耐溶剤性に関しては、極性溶剤、非極性溶剤、および沸騰水などの高温環境下での浸漬試験においても剥がれ等の不具合が発生せず、良好な接着性が得られた。
【０５３１】
また、本実施例１−１においては、図５７（ｂ）に示すように、転写後に基材５０を剥離することにより溶媒吸収層１６０１が露出した状態となる。そのため、その露出した溶媒吸収層１６０１に対しては、図５７（ｃ）に示すように、インクジェット等による第２の画像（正像）１３１８の追記、および、筆記用具による加筆、捺印等が可能となる。溶媒吸収層１６０１の表面は、細かな凸凹状の構造的潜像１３００を有していて、マット調の所望の表面質感に調整されている。顔料浸透層１６００に形成された第１の画像１６０６は、溶媒吸収層１６０１に覆われて偽造および改竄されにくいため、セキュリティー性の高い記録物７３が作成できた。基材５０を剥離して露出した面に対して、前述した第１の実施形態の実施例１における記録物１と同様に擦過性を評価した結果、残存ＯＤ率が９９％以上あり、擦過性が極めて良好であった。また、顔料インクにより第２の画像１３１８を追記した場合、そのインクの顔料成分１６２１は、溶媒吸収層１６０１の表面の凸凹状の構造的潜像１３００によって保護されるため、第２の画像１３１８の耐擦過性も向上させることができた。
【０５３２】
［実施例１−２］
［記録媒体１−２の製造］
本実施例１−２における記録媒体１−２は、前述した基材１の代わりに、ＰＥＴ基材（商品名「テトロンＧ２」、厚さ１９μｍ、帝人デュポンフィルム株式会社製）を用い、樹脂層塗工液１の代わりに樹脂層塗工液２を用いた。それ以外は、記録媒体１−１と同様にして、海島状の樹脂層が、白色半透明の散乱層としての機能も有する記録媒体１−２を得た。この記録媒体１−２は、図５８（ａ）の記録媒体１に対応する。記録媒体１−１の場合と同様の方法によって、記録媒体１−２の露出部の面積を確認した。記録媒体１−２の露出部の面積は、顔料浸透層の全面積の７５％であった。
【０５３３】
［記録物１−２の製造］
本実施例１−２における記録物１−２は、記録媒体１−１の代わりに記録媒体１−２を用い、画像支持体として厚さ１ｍｍの透明ガラス板を用いた。それ以外は、実施例１−１と同様にして、記録物１−２を得た。この記録物１−２は、図５８（ｃ）の記録物７３に対応する。
【０５３４】
実施例１−２においては、図５８に示すように、樹脂層１０１２が中空樹脂粒子１６１６を含んでいて白色散乱層として機能し、ガラスのような透明な画像支持体５５に対して顔料浸透層１６００を接着（転写）する。このような点において、実施例１−２は実施例１−１と異なる。
【０５３５】
通常、画像支持体が透明な場合には、転写画像の背景が透明となって、背景からの反射光がないため、転写画像の視認性が劣るおそれがある。実施例１−２においては、顔料画像の背景の樹脂層が白色散乱層として機能するため、その白色散乱層を背景とする転写画像は、コントラストが高くなって視認性が良好となった。また、画像支持体を厚さ１０ｍｍの透明アクリル板とした場合にも転写画像の視認性が良好となり、実施例１−１と同様に、良好な画像の記録特性、接着転写特性、箔切れ性、画像保存性、擦過性、および第２の画像の記録特性が確認できた。
【０５３６】
［実施例１−３］
［記録媒体１−３の製造］
本実施例１−３の記録媒体１−３においては、図５９のように、基材５０としてのＰＥＴ基材（商品名「テトロンＧ２」、厚さ１９μｍ、帝人デュポンフィルム株式会社製）の表面に、中京油脂社製ポリロン７８８（固形分濃度３％）を極めて薄く塗工して剥離層１６０３を設けた。この剥離層１６０３の表面に、前記の保護層塗工液１を塗工した後、それを乾燥させることにより、剥離層１６０３の上に、機能層としての保護層１６２３を形成した。その保護層１６２３の塗工液の塗工にはダイコーターを用い、塗工速度は５ｍ／分、乾燥後の塗工量は５ｇ／ｍ2、乾燥温度は９０℃とした。さらに、溶媒吸収層１６０１との密着性を向上させるために、保護層１６２３の表面に、東洋紡社製バイロナールＭＤ−１９８５を塗工してから乾燥させることにより、薄膜の密着層１６０２を設けた。その密着層１６０２の塗工液の塗工にはダイコーターを用い、塗工速度は５ｍ／分、乾燥後の塗工量は５ｇ／ｍ2とした。
【０５３７】
このように、本実施例１−３における記録媒体１−３は、前述した基材１の代わりに、剥離層を介して機能層として保護層を設けた基材を用い、前述した積載シート１に密着層を設け、さらに、溶媒吸収層塗工液１の代わりに溶媒吸収層塗工液２を用い、さらに前述した顔料浸透層塗工液１の代わりに顔料浸透層塗工液２を用いた。それ以外は、記録媒体１−１と同様にして製造して、記録媒体１−３として図５９（ａ）の記録媒体１−３を得た。この記録媒体１−３における溶媒吸収層の空隙の細孔直径は、ＢＥＴ法により測定した結果、１０ｎｍであった。一方、記録媒体１−３における顔料浸透層の空隙の細孔直径は１２０ｎｍであった。記録媒体１−１と同様の方法で露出部の面積を確認した。記録媒体１−３の露出部の面積は、顔料浸透層の全面積の７５％であった。
【０５３８】
［記録物１−３の製造］
本実施例１−３は、記録物１−３を高画質の写真インテリアとしての記録物とするために、下記の点において実施例１−１と異なる。すなわち記録物１−３においては、顔料インクとして、小粒径の顔料粒子を用いた高画質の顔料インク２を用いてインクジェット記録を行う。また記録物１−３においては、溶媒吸収層を構成する無機微粒子の平均１次粒子径を極めて小さくし、溶媒吸収層の細孔径を可視光の波長よりも十分に小さくする。これにより、可視光が溶媒吸収層をほぼ透過して、その溶媒吸収層の透明性が極めて高くなる。また記録物１−３における顔料浸透層は、無機微粒子ではなく、軟化溶融可能な樹脂微粒子によって構成されており、転写後に顔料浸透層を軟化溶融して膜化させることができる。また記録物１−３においては、小粒径の顔料粒子に合わせて、顔料浸透層の細孔径もやや小さくし、さらに、基材と溶媒吸収層との間に設けた保護層によって、記録物の表面の転写画像を保護する。
【０５３９】
本実施例１−３においては、このような記録媒体１−３を用い、顔料インクとして小粒径の顔料粒子を含む高画質顔料インクを用い、画像支持体として２０ｍｍ厚の白色アクリル板を用いて、図５９（ｂ）の記録物１−３を製造した。それ以外は、記録物１−１の製造方法と同様である。
【０５４０】
本実施例１−３の記録媒体１−３は、前述したように、溶媒吸収層１６０１の平均細孔直径が１０ｎｍ程度であって可視光の波長よりも十分に小さいため、ヘイズが非常に低く、透明性が非常に高い。さらに、顔料浸透層１６００が無機微粒子ではなく、溶融可能な樹脂微粒子によって構成されていて、転写後に軟化溶融して膜化させることにより、顔料浸透層１６００の空隙がなくなり、顔料浸透層１６００はほぼ透明となる。したがって、図５９（ｂ）のように、視認者１６４９が矢印１６４６の視認方向から、保護膜１６２３、密着層１６０２、および溶媒吸収層１６０１を介して第１の画像１６０６を見たときに、その画像濃度が極めて良好であった。
【０５４１】
転写時に、顔料浸透層１６００および樹脂層１０１２が軟化溶融して膜化することにより、樹脂層１０１２の大きな空隙であった海状のバイパス部は、溶融した顔料浸透層および接着樹脂によって埋められる。このように樹脂層の空隙がなくなることにより、画像支持体５５に対する接着性が大幅に向上した。また、顔料画像１６０６を保持する顔料浸透層１６００は、その顔料画像を包み込むように溶融して膜化するため、顔料浸透層内の空隙によって生ずる不要な光散乱も抑制できた。さらに、顔料浸透層の空隙、および樹脂層のバイパス部が十分に埋められるため、記録物の内部に液体および気体が侵入しにくく、顔料インクの性質と相俟って、高温高湿の環境下等における記録物の各種耐候性（耐水、耐溶剤、耐オゾン等）および保存性がきわめて良好であった。また、溶媒吸収層１６０１の外側の最表層には保護層１６２３が設けられているため、特に、耐光性、および耐オゾン性がきわめて良好であった。前述した第１の実施形態の実施例１における記録物１と同様に、擦過性を評価した結果、残存ＯＤ率が９９％以上あり、擦過性が極めて良好であった。また、記録物の製造装置の転写部において顔料浸透層および樹脂層を軟化溶融させて膜化した際に、非転写部において接着剤粒子が粒子状態を維持し、転写部において熱可塑性樹脂粒子が膜化状態となる。そのため、転写の境界部における顔料浸透層および樹脂層には、膜化状態と粒子状態の違いが生じて、切れ性がきわめて良好となった。
【０５４２】
［実施例２−１］
［記録媒体２−１の製造］
本実施例２−１の記録媒体２−１においては、図６０（ａ）のように、基材５０としてのＰＥＴ基材（商品名「テトロンＧ２」、厚さ１００μｍ、帝人デュポンフィルム株式会社製）の表面に、東洋紡社製バイロナールＭＤ−１９８５を塗工した後、それを乾燥させることにより、基材５０上に、機能層としての密着層１６０２を形成した。その密着層１６０２の塗工液の塗工にはグラビアコーターを用い、塗工速度は５ｍ／分、乾燥後の塗工量は０．５ｇ／ｍ2、乾燥温度は９０℃とした。密着層１６０２の表面に、溶媒吸収層塗工液２を塗工して、やや厚い溶媒吸収層１６０１を設けて、画像濃度を高めるための十分な量のインク溶媒が吸収できるようにした。溶媒吸収層１６０１の表面に、中京油脂社製ポリロン７８８（固形分濃度３％）を、インク溶媒の浸透吸収を妨げないように極めて薄く塗工して、剥離層１６０３を設けた。この剥離層１６０３によって、転写後に、溶媒吸収層１６０１を顔料浸透層１６００から剥離しやすくした。また、前述した顔料浸透層塗工液１の代わりに、転写時の加圧加熱によって軟化溶融して膜化可能な顔料浸透層塗工液４を用いて、剥離層１６０３の上に顔料浸透層１６００を形成し、かつその顔料浸透層１６００の表面上に海島状に樹脂層１０１２を設けることにより、本実施例２−１における記録媒体２−１（図６０（ａ））を製造した。この記録媒体２−１は、前述した小粒径の顔料インク２を用いるインクジェット記録装置において搬送および記録しやすいように、カットシート状に裁断加工して、カットシート状の記録媒体２−１とした。この記録媒体２−１における溶媒吸収層の空隙の細孔直径は、ＢＥＴ法により測定した結果、１０ｎｍであった。一方、記録媒体２−１における顔料浸透層の空隙の細孔直径は１８０ｎｍであった。記録媒体１−１と同様の方法で露出部の面積を確認した。記録媒体２−１の露出部の面積は、顔料浸透層の全面積の７５％であった。
【０５４３】
［記録物２−１の製造］
まず、カットシート状の記録媒体２−１の樹脂層１０１２側から、前述した小粒径の顔料インク２を用いて第１の画像（反転画像）１６０６をインクジェット方式により記録した。次に、画像支持体５５である２０ｍｍ厚の白色アクリル板の表面に記録媒体２−１の樹脂層１０１２を合わせて、それらをヒートローラと加圧ローラとにより加圧加熱して接着（転写）させた。その後、基材５０、密着層１６０２、インク溶媒成分のほぼ全てを含んだ溶媒吸収層１６０１、および剥離層１６０３を剥離して、本実施例２−１の記録物２−１（図６０（ｂ））得た。この記録物２−１においては、画像支持体５５上に、軟化溶融して膜化された樹脂層１０１２と顔料浸透層１６００が積層され、その顔料浸透層１６００は、薄膜状に稠密に記録された高画質な顔料画像（反転画像）１６０６を包み込むように膜化される。
【０５４４】
本実施例２−１は、下記の点において実施例１−１と異なる。すなわち、本実施例２−１においては、高画質な反転画像を形成するために小粒径の顔料インクを用い、また、基材と溶媒吸収層との間に密着層を設け、かつ顔料浸透層と溶媒吸収層との間に剥離層を設けることにより、転写時に基材と共に溶媒吸収層が剥離される。また、本実施例２−１においては、顔料浸透層が無機微粒子ではなく、軟化溶融して膜化可能な樹脂微粒子によって構成されることにより、顔料浸透層が樹脂層と同様に、転写後に軟化溶融して膜化される。
【０５４５】
本実施例の記録物２−１は、高画質で長期保存性が求められる写真インテリア物などに用いて好適である。小粒径の顔料インクを用いるインクジェット記録方式により、高解像度かつ高濃度な顔料画像を記録することができた。また、本実施例の記録媒体２−１は、多量に付与された顔料インクの溶媒成分を速やかにかつ漏れなく吸収できるように、十分に厚くてインク吸収速度が速い溶媒吸収層１６０１を備える。そのため、高濃度の画像を記録しても、顔料インクは、記録媒体からの溢れを生じることなく界面にて固液分離して、薄膜状の稠密な高精細な顔料画像１６０６を顔料浸透層１６００の底部に形成した。また、インク溶媒成分を多量に含んだ厚い溶媒吸収層１６０１は、剥離層１６０３によって、基材５０と共に顔料浸透層１６００から剥離される。そのため、顔料画像１６０６は記録物２−１の最表層に位置し、溶媒吸収層１６０１のヘイズによる画像の視認性の低下が生じない。
【０５４６】
また、転写時に、顔料浸透層１６００は、樹脂層と同様に、顔料画像１６０６を包み込むように軟化溶融して膜化し、平坦な記録面を形成する。そのため、顔料画像１６０６上に不要な光散乱が生ぜず、表面のグロス性も向上して、さらに高い画質が得られた。一方、長期保存性の観点から、耐候性に優れた顔料粒子を色材とする顔料インクを用いているため、耐光性、耐オゾン性、耐水性に優れた顔料画像１６０６が得られた。また、顔料浸透層は、インクジェット記録時には、樹脂微粒子と結合樹脂とによって形成されている空隙に、顔料粒子が稠密に内在し、転写時には、それらの樹脂微粒子と結合樹脂とが軟化溶融して顔料粒子を包み込むように膜化する。この結果、耐擦過性などの機械的強度、および長期保存性に優れた記録物が得られた。また、記録物の製造装置の転写部において顔料浸透層１６００および樹脂層１０１２を軟化溶融させて膜化した際に、非転写部において熱可塑性樹脂粒子が粒子状態を維持し、転写部において熱可塑性樹脂粒子が膜化状態となる。そのため、転写の境界部における顔料浸透層および樹脂層には、膜化状態と粒子状態の違いが生じて、画像支持体５５の端部における切れ性が良好となり、高品質の写真インテリア用の記録物が得られた。前述した第１の実施形態の実施例１における記録物１と同様に、擦過性を評価した結果、残存ＯＤ率が９９％以上あり、擦過性が極めて良好であった。
【０５４７】
［実施例２−２］
本実施例２−２においては、前述した樹脂層塗工液１に、第２の樹脂粒子として蓄光発光粒子を加えて、この塗工液により発光性樹脂層を設けて記録媒体２−２を作成し、この記録媒体２−２を用いて写真インテリア用の記録物２−２を得た。記録媒体２−２は、樹脂層塗工液１を樹脂層塗工液３に変更した以外は、実施例２−１の記録媒体と同様である。記録媒体１−１と同様の方法で露出部の面積を確認した。記録媒体２−２の露出部の面積は、顔料浸透層の全面積の７５％であった。さらに、実施例２−１と同様の方法によって、図６１（ｂ）の写真インテリア用の記録物７３を作成した。通常、蛍光発光粒子および蓄光発光粒子は、水分によって発光特性の劣化が生じやすい。本実施例においては、顔料インク中の水分を含む溶媒成分のほぼ全量が溶媒吸収層１６０１に吸収され、転写後に、その溶媒吸収層１６０１が基材５０と共に剥離される。そのため、記録物２−２における顔料画像１６０６は、例えば、照度の低下した室内においても優れた視認性を得ることができ、発光特性の劣化も生じにくかった。前述した第１の実施形態の実施例１における記録物１と同様に、擦過性を評価した結果、残存ＯＤ率が９９％以上あり、擦過性が極めて良好であった。
【０５４８】
［実施例２−３］
図６６は、実施例２の変形例（実施例２−３）としての記録媒体２−３および記録物２−３の説明図である。
【０５４９】
本実施例２−３の記録媒体２−３（図６６（ａ））は次のように作成した。まず、基材５０としてのＰＥＴ基材（商品名「テトロンＧ２」、厚さ１００μｍ、帝人デュポンフィルム株式会社製）の表面に、東洋紡社製バイロナールＭＤ−１９８５を塗工した後、それを乾燥させることにより、基材５０上に、機能層として密着層１６０２を形成した。その密着層１６０２の塗工液の塗工にはグラビアコーターを用い、塗工速度は５ｍ／分、乾燥後の塗工量は０．５ｇ／ｍ2、乾燥温度は９０℃とした。次に、密着層１６０２の表面に、溶媒吸収層塗工液３と塗工することにより、厚くて十分なインク溶媒吸収容量を有する空隙吸収型の第１の溶媒吸収層１６０１を設けた。その溶媒吸収層１６０１の表面に、中京油脂社製ポリロン７８８（固形分濃度３％）を、インク溶媒の浸透吸収を妨げないように極めて薄く塗工して、極薄の剥離層１６０３を設けた。さらに、剥離層１６０３の上に、前述した溶媒吸収層塗工液４と塗工することにより、溶融膜化可能な薄膜の空隙吸収型の第２の溶媒吸収層１６５５を設けた。次に、実施例１−１と同様にして、第２の溶媒吸収層１６５５の上に溶融膜化可能な薄膜の空隙吸収型の顔料浸透層１６００を設け、さらに顔料浸透層１６００の上に、海島状に熱可塑性樹脂１００２を設けて樹脂層１０１２を形成した。記録媒体１−１と同様の方法で露出部の面積を確認した。記録媒体２−３の露出部の面積は、顔料浸透層の全面積の７５％であった。
【０５５０】
実施例２−３において、顔料インクの顔料粒子の平均粒子径は９０ｎｍ〜１１０ｎｍであり、顔料浸透層１６００の平均空隙径は約１２５ｎｍ程度であって、顔料浸透層１６００の厚さは約４μｍである。顔料インクは、厚さ約２μｍの樹脂層１０１２を介して付与されることにより第１の画像１６０７を形成し、熱可塑性樹脂１００２の直下部も含めて、顔料浸透層１６００内に速やかに浸透拡散して、第２の溶媒吸収層１６５５との界面に達する。第２の溶媒吸収層１６５５の平均空隙径は約４０ｎｍ程度であり、その空隙には顔料粒子は吸収できない。そのため、顔料インクは、顔料浸透層１６００と第２の溶媒吸収層１６５５との界面において固液分離され、顔料浸透層１６００の底部に薄膜状で稠密な顔料画像１６０６を形成する。顔料インクの溶媒成分１６０７は、インク吸収速度がより速い第２の溶媒吸収層１６５５に速やかに吸収浸透される。厚さ６μｍ程度の第２の溶媒吸収層１６５５に吸収された溶媒成分１６０７は、さらにインク吸収速度が速い第１の溶媒吸収層１６０１に吸収される。第１の溶媒吸収層１６０１の平均空隙径は約２０ｎｍ程度であり、その溶媒吸収層１６０１の厚さは２５μｍである。この溶媒吸収層１６０１は、十分なインク吸収容量を有しているため、複数色の高濃度の顔料インクを用いてのカラー記録が可能となる。
【０５５１】
顔料浸透層１６００は、樹脂層１０１２に比べてインク吸収速度が格段に速く、また平均空隙径が小さい第２の溶媒吸収層１６５５は、インク吸収速度がさらに速い。また、平均空隙径がさらに小さい第１の溶媒吸収層１６０１は、インク吸収速度が圧倒的に速く、かつ十分なインク吸収容量を有する。そのため、溶媒成分１６０７のほぼ全ては、第１の溶媒吸収層１６０１に速やかに吸収される。
【０５５２】
実施例２−３の記録物２−３の製造に際しては、前述した顔料インク１を用いて、図６６（ｂ）のように、インクジェット記録ヘッド６００によって記録媒体に第１の画像１６０６を記録する。その後、図６６（ｃ）のように、加熱ローラ２１を用いて加圧加熱することにより、樹脂層１０１２、顔料浸透層１６００、および第２の溶媒吸収層１６５５を溶融膜化して、２０ｍｍ厚の白色アクリル板からなる画像支持体５５に接着（転写）する。その後、図６６(ｄ)のように、剥離層１６０３、第１の溶媒吸収層１６０１、および密着層１６０２を基材５０と共に剥離して、図６６(ｅ)の記録物を作成した。
【０５５３】
本変形例の記録物は、高い長期保存性が求められる写真インテリア物などに用いて好適である。顔料浸透層１６００は、転写時に、顔料画像１６０６を包み込むように膜化し、その表面に、第２の溶媒吸収層１６５５が透明保護層を形成する。そのため、汚染液体および有害ガスなどによる顔料画像１６０６の汚染を防止し、また耐擦過性などの機械的強度を向上させて、記録物の長期保存性を飛躍的に向上させることができた。前述した実施例２−１と同様に、第１の溶媒吸収層１６０１を剥離することにより、ヘイズが大幅に改善されて、画像の視認性が向上していることも確認できた。また、良好な画像の記録特性および転写特性も同様に確認できた。第１の溶媒吸収層１６０１は、光学的特性、柔軟性、および箔切れ性などを考慮せずに、インク吸収速度および吸収容量などのインク吸収性に特化して機能を向上させることがでるため、高濃度な画像のインクジェット記録も可能となった。前述した第１の実施形態の実施例１における記録物１と同様に、擦過性を評価した結果、残存ＯＤ率が９９％以上あり、擦過性が極めて良好であった。
【０５５４】
［実施例３−１］
［記録媒体３−１の製造］
本実施例３−１における記録媒体３（図６２（ａ））の製造に際しては、基材５０としてのＰＥＴ基材（商品名「テトロンＧ２」、厚さ３０μｍ、帝人デュポンフィルム株式会社製）の表面に、中京油脂社製ポリロン７８８（固形分濃度３％）を極薄く塗工して剥離層１６０３を設けた。剥離層１６０３の表面に、前述した保護層塗工液２を塗工した後、それを乾燥させることにより、白色粒子１６１６と蛍光粒子１６１７とを含む耐水性の白色蛍光保護層１６２７を形成した。白色蛍光保護層１６２７の表面に東洋紡社製バイロナールＭＤ−１９８５を塗工した後、それを乾燥させることにより、密着層１６０２を形成した。その密着層１６０２の塗工液の塗工にはグラビアコーターを用い、塗工速度は５ｍ／分、乾燥後の塗工量は０．５ｇ／ｍ2、乾燥温度は９０℃とした。密着層１６０２の表面に、実施例１−１と同様にして、やや厚い空隙吸収型の溶媒吸収層１６０１を設けて、画像濃度を高めるための十分な量のインク溶媒が吸収できるようにした。さらに、前述した顔料浸透層塗工液２を用いて、溶媒吸収層１６０１の表面に、転写時の加圧加熱によって軟化溶融して膜化可能な空隙吸収型の顔料浸透層１６００を形成した。さらに、実施例１−１と同様にして、顔料浸透層１６００表面上に、海島状に熱可塑性樹脂１００２を配した樹脂層１０１２を設けることにより、本実施例３−１における記録媒体（図６２（ａ））３−１を製造した。この記録媒体３−１は、前述した小粒径の顔料インク２を用いるインクジェット記録装置において搬送および記録しやすいように、カットシート状に裁断加工して、カットシート状の記録媒体３とした。記録媒体１−１と同様の方法で露出部の面積を確認した。記録媒体３−１の露出部の面積は、顔料浸透層の全面積の７５％であった。
【０５５５】
［記録物３−１の製造］
まず、カットシート状の記録媒体３−１の樹脂層１０１２側から、前述した小粒径の顔料インク２を用いて第１の画像（反転画像）１６０６をインクジェット方式により記録した。次に、画像支持体５５である３０ｍｍ厚の透明アクリル板の表面に記録媒体３−１の樹脂層１０１２を合わせて、それらをヒートローラと加圧ローラとにより加圧加熱して接着（転写）させた、その後、基材５０を剥離して記録物３−１（図６２（ｂ））を得た。この記録物３−１においては、画像支持体５５上に。軟化溶融して膜化された樹脂層１０１２と顔料浸透層１６００が積層され、その顔料浸透層１６００は、薄膜状に稠密に記録された高画質な顔料画像１６０６を包み込むように膜化される。また、記録媒体３−１には、顔料インクの溶媒成分を吸収した溶媒吸収層１６０１と、密着層１６０２と、白色粒子１６１６および蛍光粒子１６１７を含む白色蛍光保護層１６２７と、が積層される。
【０５５６】
本実施例３−１は、下記の点において実施例２−１と異なる。すなわち、本実施例３−１においては、小粒径の顔料インクを用いて高画質な正像の顔料画像を形成し、その顔料画像を厚い透明なアクリル板を通して見る。また、本実施例３−１においては、白色粒子と蛍光粒子とを含む白色蛍光保護層を、密着層を介して溶媒吸収層に密着させることによって、白色蛍光保護層を顔料浸透層と共に画像支持体に転写する。また、実施例３−１においては、顔料浸透層が無機微粒子ではなく、軟化溶融して膜化可能な樹脂微粒子によって構成されており、顔料浸透層が樹脂層と同様に、転写後に軟化溶融して膜化される。
【０５５７】
本実施例３−１の記録物３−１は、記録物２−１と同様に、高画質で長期保存性が求められる写真インテリア物などに用いて好適である。実施例２−１と同様に、小粒径の顔料インクを用いるインクジェット記録方式により、高解像度かつ高濃度な顔料画像を記録することにより、薄膜状の稠密で高精細な顔料画像（正像画像）を顔料浸透層の底部に形成することができた。本実施例３−１においては、画像支持体への転写後も、インク溶媒成分を多量に含む厚い溶媒吸収層が、記録物３−１の最表層である白色蛍光保護層と共に、画像支持体に残る。視認者１６４９は、図６１（ｂ）のように矢印１６４６方向から、透明な画像支持体と、透明膜化した樹脂層と、転写時に樹脂層と同様に溶融することにより透明膜化した顔料浸透層と、を通して見る。したがって、顔料画像の視認性は良好である。また、白色蛍光の保護層は、背景隠蔽層として顔料画像の視認性を高め、さらに白色蛍光保護層に含まれる蛍光粒子が発光することにより、暗めの室内における顔料画像の視認性をさらに高める。
【０５５８】
記録物３−１においては、記録物２−１と同様に、顔料浸透層が顔料画像を包み込むように膜化して、平坦な記録面を形成するため、不要な光散乱が生ぜず、高画質の顔料画像が得られた。一方、長期保存性の観点から、記録物２−１と同様に、耐候性に優れた顔料粒子を色材とする顔料インクを用いているため、耐光性、耐オゾン性、耐水性に優れた顔料画像が得られた。また、顔料浸透層は、空隙を形成する樹脂微粒子と結合樹脂とが軟化溶融して、顔料粒子を包み込むように膜化するため、液体やガスなど侵入しにくく、長期保存性に優れた記録物３−１が得られた。本実施例の記録媒体３−１における溶媒吸収層は、インクの溶媒成分の逆流によって接着性（転写性）が低下しないように、インクジェット記録直後に、加圧加熱を伴う転写を行っても空隙構造が維持されるように構成した。前述した第１の実施形態の実施例１における記録物１と同様に、擦過性を評価した結果、残存ＯＤ率が９９％以上あり、擦過性が極めて良好であった。
【０５５９】
［実施例３−２］
本実施例３の第１の変形例（実施例３−２）として、転写時の加圧加熱によって溶媒吸収層も軟化溶融して膜化する記録媒体３−２を作成し、画像の記録後かつ転写前に、乾燥手段によって顔料インクの溶媒成分を乾燥、または、その溶媒成分を乾燥させるための十分な時間を確保してから、転写を行った。加圧加熱により溶融膜化する溶媒吸収層は、実施例３−１の溶媒吸収層塗工液１の代わりに溶媒吸収層塗工液４を用い、顔料浸透層塗工液１の代わりに顔料浸透層塗工液４を用いた以外は、実施例３−１と同様にして構成した。溶媒吸収層も溶融膜化させることにより、保護層との密着性を高めて、溶媒吸収層の端面からの水およびガスの浸入を防止することができた。この結果、実施例３−１と同様の画像記録を可能とし、さらに長期保存性が極めて高い記録物を得ることができた。また、白色蛍光保護層の発光が溶媒吸収層を透過しやすくて、顔料画像の視認性がより高まることが確認できた。この記録媒体３−２における溶媒吸収層の空隙の細孔直径は、ＢＥＴ法により測定した結果、４０ｎｍであった。一方、記録媒体３−２における顔料浸透層の空隙の細孔直径は１８０ｎｍであった。記録媒体１−１と同様の方法で露出部の面積を確認した。記録媒体３−２の露出部の面積は、顔料浸透層の全面積の７５％であった。
【０５６０】
［実施例３−３］
本実施例３の第２の変形例（実施例３−３）においては、図６３（ａ）のように、記録媒体における白色蛍光保護層１６２７上に、予め、前記録層１６４８を形成する。前記録層１６４８として、基材５０上に剥離層１６０３の表面に、予め、ホログラム画像を加工したホログラム層を積層する。そのホログラム層１６４８の表面には、実施例３−２と同様に、加圧加熱により溶融膜化する溶媒吸収層１６０１を、白色保護層１６２７および密着層１６０２を介して設けた。前述した第１の実施形態の実施例１における記録物１と同様に、擦過性を評価した結果、残存ＯＤ率が７５％であった。記録媒体１−１と同様の方法で露出部の面積を確認した。記録媒体３−３の露出部の面積は、顔料浸透層の全面積の７５％であった。このような記録媒体３−３を用いて製造した記録物３−３（図６３（ｂ））において、顔料画像１６０６の裏側に位置する白色蛍光保護層１６２７の表面に、予め形成されたホログラム画像が現れた。
【０５６１】
本実施例の記録物３−３は、透明な画像支持体側から高精細な写真画像を見ることができるため、写真インテリア物としても好適に用いることができる。また、顔料画像の裏側に位置する白色蛍光保護層にホログラム画像が現れるため、より意匠性の高い記録物が得られた。前述した第１の実施形態の実施例１における記録物１と同様に、擦過性を評価した結果、残存ＯＤ率が９９％以上あり、擦過性が極めて良好であった。
【０５６２】
前記録層１６４８はホログラム層に限らず、グラビア印刷など公知の印刷手段によって設けられた種々の前記録層とすることができる。ホログラム加工には、剥離層１６０３が形成された基材５０を用い、構造的潜像を形成する装置を用いた。
【０５６３】
［実施例４］
［記録媒体４の製造］
本実施例４における記録媒体４（図６４（ａ））の製造に際しては、基材５０としてのＰＥＴ基材（商品名「テトロンＧ２」、厚さ１９μｍ、帝人デュポンフィルム株式会社製）の表面に、中京油脂社製ポリロン７８８（固形分濃度３％）を極薄く塗工して剥離層１６０３を設けた。剥離層１６０３の上に、前述した顔料浸透層塗工液１を塗工し、第２の顔料浸透層１６２０を形成した。前述した実施例１−１と同様に溶媒吸収層１６０１を設けた。さらに、顔料浸透層塗工液３を用いて、転写時の加圧加熱によって軟化溶融して膜化可能な第１の顔料浸透層１６００を形成した。さらに、実施例１−１と同様にして、顔料浸透層１６００の表面上に、海島状に熱可塑性樹脂１００２を配して樹脂層１０１２を設けることにより、本実施例４における記録媒体４（図６４（ａ））を製造した。この記録媒体４は、やや大粒径の顔料インク（安価で高速記録性に優れる顔料インク）を用いるインクジェット記録装置において搬送および記録しやすく、しかも転写装置において転写および剥離しやすいように、ロールシート状に加工して、ロール状の記録媒体４とした。この記録媒体４における溶媒吸収層の空隙の細孔直径は、ＢＥＴ法により測定した結果、２５ｎｍであった。一方、記録媒体４における第一の顔料浸透層の空隙の細孔直径は１１０ｎｍ、第２の顔料浸透層の空隙の細孔直径は１２５ｎｍであった。記録媒体１−１と同様の方法で露出部の面積を確認した。記録媒体４の露出部の面積は、顔料浸透層の全面積の７５％であった。
【０５６４】
［記録物４の製造］
ロール状の記録媒体４に対して、実施例１−１と同様に、インクジェット記録により第１の顔料浸透層１６００に第１の画像(反転画像)１６０６を形成する。次に、インク溶媒１６０７のほぼ全量を溶媒吸収層１６０１に吸収させたまま、ヒートローラにより加圧加熱して、画像支持体５５としての厚さ約１ｍｍの白色ＰＶＣカード上に記録媒体４の顔料画像１６０６を接着（転写）する。その後、基材５０を剥離して、図６４（ｂ）の記録物４を作成した。加圧加熱により、樹脂層１０１２および第１の顔料浸透層１６００は溶融膜化するものの、溶媒吸収層１６０１は空隙構造を維持している。そのため、インクジェット記録直後に転写においても、溶媒成分１６０７が溶媒吸収層１６０１に保持されて、良好な接着性が得られる。また、第２の顔料浸透層１６２０も空隙構造を維持する。
【０５６５】
記録物４は、図６４（ｂ）に示すように、画像支持体５５上に、溶融膜化した樹脂層１０１２と、第１の画像（反転画像）１６０６が形成されかつ溶融膜化した顔料浸透層１６００と、が積層されている。さらに、顔料浸透層１６００の上に、空隙構造を維持したまま顔料インクの溶媒成分１６０７を吸収している溶媒吸収層１６０１と、空隙構造が維持されている最表層としての第２の顔料浸透層１６２０と、が積層されている。本実施例の記録物４は、図６４（ｃ）のように、実施例１−１の記録物と同様にインクジェット記録による第２の画像（正像）１３１８の記録、およびペンまたは捺印などによる加筆が可能である。
【０５６６】
本実施例４は、下記の点において実施例１−１と異なる。すなわち、実施例１−１においては記録物の最表面が凸凹の溶媒吸収層であり、一方、本実施例４においては、記録物４の最表面が第２の顔料浸透層１６００であるため、第２の顔料画像１３１８の耐擦過性が格段に向上する。本実施例４においては、図６４（ｃ）のように、顔料インクを用いて第２の画像（正像）１３１８を記録した。本実施例４においては、第２の顔料浸透層１６２０の表面に着弾した顔料インクは、顔料粒子も含めて速やかに第２の顔料浸透層１６０１内に浸透拡散し、溶媒吸収層１６０１との界面において、顔料粒子が固液分離されて稠密な薄膜状の顔料画像１６１６を形成する。本実施例４において、顔料インクの溶媒成分１６１７は、よりインクの吸収速度の速い溶媒吸収層１６０１に速やかに吸収される。また、本実施例４においては、第２の顔料画像１３１８が、加圧加熱によっても空隙構造を維持する膜強度の強い第２の顔料浸透層１６２０の底部に形成され、その第２の顔料画像１３１８は優れた耐擦過性を示す。
【０５６７】
以下、本実施例４において確認できた効果について詳述する。
【０５６８】
海島状の樹脂層を介して付与される顔料インクは、第１の顔料浸透層と溶媒吸収層との海面において固液分離することにより、第１の顔料浸透層の底部界面に、薄膜状の稠密な第１の画像を形成する。第１の画像の形成時には、樹脂層側から基材側に向けて、順次、インク吸収速度が高くなるようにインク受容層（顔料浸透層および溶媒吸収層）が形成されているため、顔料インクは、海島状の樹脂層には残らずに、顔料浸透層に高速に浸透吸収される。第１の顔料浸透層の平均細孔径は、顔料インクの色材である顔料粒子径よりも大きいため、顔料インクは、第１の顔料浸透層内に素早く浸透する。溶媒吸収層の平均細孔径は顔料粒子径よりも小さいため、顔料インクは、第１の顔料浸透層と溶媒吸収層との界面にて固液分離され、顔料粒子は、薄膜状の稠密で高画質の第１の画像を形成する。
【０５６９】
空隙の毛細管現象によってインクを吸収する際には、空隙の細孔径が小さいほどインク吸収速度が高くなる。そのため、顔料インクの溶媒成分は、第１の顔料浸透層に残ることなく、そのほとんど全てが溶媒吸収層に吸収される。その溶媒成分は、溶媒吸収層の内部に高速に浸透拡散して、第２の顔料浸透層との界面に到達する。しかし、第２の顔料浸透層平均細孔径が顔料粒子径よりも大きいため、溶媒成分は、第２の顔料浸透層の内部に浸透しない。このように、第１の画像記録用の顔料インクを浸透吸収させる範囲においては、インク吸収速度が徐々に速くなるようにインク受容層（第１の顔料浸透層および溶媒吸収層）が構成されている。
【０５７０】
海島状の樹脂層には、顔料インクが残らないため、第１の画像を記録した後に、即時、樹脂層を溶融軟化させて画像支持体に転写させることができる。第１の顔料浸透層は、加圧加熱を伴う転写時の温度によって、樹脂層と同時に溶融膜化させてもよい。一方、溶媒吸収層と第２の顔料浸透層は、転写時の加圧加熱によっても空隙構造を維持するように構成されている。転写後に基材が剥離された記録物の表面には、顔料インクが浸透拡散可能な空隙構造を維持した第２の顔料浸透層が位置するため、その第２の顔料浸透層に、顔料インクを用いて第２の画像（正像）を形成することができる。第２の顔料浸透層の表面に、顔料インクを付与して第２の画像を記録した場合、第２の顔料浸透層の平均細孔径が顔料インクの顔料粒子径よりも大きいために、顔料インクは第２の顔料浸透層内に浸透する。また、溶媒吸収層の平均細孔径が顔料粒子径よりも小さいため、第２の顔料浸透層との界面において顔料粒子が分離されて、薄膜状の稠密で高画質の第２の画像が形成される。
【０５７１】
空隙の毛細管現象によってインクを吸収する場合、空隙の細孔径が小さいほどインク吸収速度が高くなるため、顔料インクの溶媒成分は、第１の画像の形成時と同様に、そのほとんど全てが溶媒吸収層に吸収されて、第２の顔料浸透層には残らない。第２の画像は、第２の顔料浸透層の底部に記録されるため、顔料インクを用いるインクジェット記録においえ懸念される顔料の耐擦過性が向上し、記録物の保存性にも優れる。前述した第１の実施形態の実施例１における記録物１と同様に、擦過性を評価した結果、残存ＯＤ率が９９％以上あり、擦過性が極めて良好であった。
【０５７２】
このように、溶媒吸収層と第２の顔料浸透層は、転写時の加圧加熱によっても空隙構造を維持するように構成されている。それらの空隙は、転写時よりもさらに高い温度で加圧加熱した場合に溶融膜化する樹脂微粒子によって構成してもよい。この場合には、第２の画像を記録した後に、転写時よりも高い温度で加圧加熱することにより、それらの層を溶融膜化することができる。また、この場合には、画像を追記するための加筆性は低下するものの、さらに高い保存性が得られ、第２の画像の表面グロスも向上して、さらに高画質の第２の画像が得られる。また、溶媒受容層は溶融軟化しなくてもよい、しかし、溶媒受容層を溶融膜化させることにより、空隙構造が解消されて透明性が高くなって、第１の料画像の視認性を向上させることができる。なお、第２の顔料浸透層を溶融膜化させる際には、記録媒体を画像支持体へ転写させる場合とは異なり、加熱ローラを、基材を介さずに第２の顔料浸透層に直接接触させて、より高い温度で加圧加熱する必要がある。そのため、離型性により優れた、シリコーンゴム製などの加圧ローラおよび加熱ローラを用いることが望ましい。
【０５７３】
［実施例５］
本発明の実施例５においては、実施例４における海島状の樹脂層を粘着性の熱可塑性樹脂によって形成した。そのため、本実施例５の記録媒体は、樹脂層を加圧加熱して溶融膜化させることなく、記録媒体を加圧するだけで画像支持体に転写することができる。したがって、高温で加圧加熱することが難しい低Ｔｇ温度の材料からなる種々の画像支持体に対して、特別な装置を用いることなく、粘着性のテープのように、記録媒体を手動により加圧して簡易に接着（転写）することができる。
【０５７４】
また、画像支持体として１ｍｍ厚のＩＣ回路付白色ＰＶＣカードを用いて、セキュリティーカードなどの用途の記録物を製造する場合には、ＩＣカードが極めて高価であることから、ＩＣカードの再利用性が求められる場合もある。
【０５７５】
［粘着性樹脂層の材料の調製］
ＤＩＣ社製ボンコートＷ−３８６  （固形分濃度５０％）を１０部と、イオン交換水を９０部と、を混合してによって粘着性樹脂層塗工液１を得た。
【０５７６】
［記録媒体５の製造］
本実施例５における記録媒体５（図６５（ａ））の製造に際しては、基材５０としてのＰＥＴ基材（商品名「テトロンＧ２」、厚さ３０μｍ、帝人デュポンフィルム株式会社製）の表面に、中京油脂社製ポリロン７８８（固形分濃度３％）を極薄く塗工して剥離層１６０３を設けた。実施例４の記録媒体４と同様に、剥離層１６０３の上に、前述した顔料浸透層塗工液１を塗工して第２の顔料浸透層１６２０を形成した。その顔料浸透層１６２０の上に溶媒吸収層１６０１を設け、さらに、その上に、前述した顔料浸透層塗工液３を用いて第１の顔料浸透層１６００を形成した。さらに、顔料浸透層１６００の表面上に、上記の粘着性樹脂層塗工液１を用いて、海島状に粘着性の熱可塑性樹脂１６３０を配して樹脂層を設けることにより、記録媒体５（図６５（ａ））を製造した。この記録媒体５は、汎用のインクジェット記録装置において搬送および記録がしやすいように、カットシート状に裁断加工して、カットシート状の記録媒体５とした。記録媒体１−１と同様の方法で露出部の面積を確認した。記録媒体５の露出部の面積は、顔料浸透層の全面積の７５％であった。
【０５７７】
［記録物５の製造］
カットシート状の記録媒体５に対して、図６５（ｂ）のように、汎用の顔料インクジェット記録装置によって、第１の顔料浸透層１６００に第１の画像（反転画像）を記録する。次に、インク溶媒１６０７のほぼ全量を溶媒吸収層１６０１に吸収させたまま、図６５（ｃ）のように、画像転写体５５としての厚さ約１ｍｍのＩＣ回路付きの白色ＰＶＣカード上に、あたかも粘着テープのように、記録媒体を手で貼り合わせる。その後、図６５（ｄ）のように基材５０を手で剥離して、図６５(ｅ)の記録物５を作成した。本実施例５において、記録媒体５は、その面積が画像支持体５５である白色ＰＶＣカードよりも僅かに小さくなるように裁断されている。これにより、転写時の箔切れ性を懸念する必要がなく、基材５０は単純に端部から剥離すればよい。
【０５７８】
本実施例の記録媒体における樹脂層１６３１は、図６５（ａ）のように、離散的に配置された島状の粘着剤１６３０によって構成されている。顔料インクは、第１の顔料浸透層１６００内に高速に吸収されて浸透拡散することにより、熱可塑性樹脂１６３０の直下部にホワイトポイント（空白部）を形成することなく、実施例４と同様に、良好な顔料画像が形成できた。また、図６５（ｃ）に示すように、手で貼り合せる程度の軽圧によって、記録媒体を画像支持体５５に転写することができ、その後、剥離層１６０３の作用により、基材５０を手によって簡単に剥離することができた。また、島状に点在する膜状の粘着剤１６３０を用いて記録物は、通常の使用条件において不如意な剥離が生ぜず、実用性に問題はなかった。また、本実施例の記録物５は、第２の顔料浸透層１６２０に対して、記録物４と同様に、インクジェット記録および加筆などによる追記が可能である。本実施例の記録媒体および記録物は、実用的に十分な画像記録特性、転写特性および画像の追記性を示した。前述した第１の実施形態の実施例１における記録物１と同様に、擦過性を評価した結果、残存ＯＤ率が９９％以上あり、擦過性が極めて良好であった。
【０５７９】
さらに、本実施例の記録物５は、島状に点在する膜状の粘着剤によって、記録媒体が画像支持体に貼り合せされる。そのため、所定以上の機械的な引き剥がし力を記録物の端部から加えることにより、画像支持体から画像の記録部（記録媒体の一部）を引き剥がすこともできた。また、熱可塑性樹脂を化学的に溶融させることが可能なアルコール、または水などの液体に浸漬することにより、やや弱い引き剥がし力によっても、画像支持体から画像の記録部を引き剥がすことができた。このように、画像支持体としてのＩＣカードを毀損することなく、画像の記録部だけを剥離することができるため、例えば、ＩＣカード内の情報を公知の手段によって電気的に書き直すことにより、高価なＩＣカードを再利用することができた。
【０５８０】
また、本実施例の記録媒体５において、樹脂層１６３１と第１の顔料浸透層１６００は、転写時に加圧加熱されることにより、軟化溶融して膜化するようにも構成されている。したがって、図６７(ａ)から（ｆ）のように、ヒートローラ２２などによる加圧加熱を伴う転写によって、より強固に転写させることができた。
【符号の説明】
【０５８１】
１  記録媒体
５０  基材
５３  インク受容層
１６００  顔料浸透層
１６０１  溶媒吸収層
５０  基材
１００１  露出部
１００２  熱可塑性樹脂
【図１】
2018043520.tif 000006
【図２】
2018043520.tif 000007
【図３】
2018043520.tif 000008
【図４】
2018043520.tif 000009
【図５】
2018043520.tif 000010
【図６】
2018043520.tif 000011
【図７】
2018043520.tif 000012
【図８】
2018043520.tif 000013
【図９】
2018043520.tif 000014
【図１０】
2018043520.tif 000015
【図１１】
2018043520.tif 000016
【図１２】
2018043520.tif 000017
【図１３】
2018043520.tif 000018
【図１４】
2018043520.tif 000019
【図１５】
2018043520.tif 000020
【図１６】
2018043520.tif 000021
【図１７】
2018043520.tif 000022
【図１８】
2018043520.tif 000023
【図１９】
2018043520.tif 000024
【図２０】
2018043520.tif 000025
【図２１】
2018043520.tif 000026
【図２２】
2018043520.tif 000027
【図２３】
2018043520.tif 000028
【図２４】
2018043520.tif 000029
【図２５】
2018043520.tif 000030
【図２６】
2018043520.tif 000031
【図２７】
2018043520.tif 000032
【図２８】
2018043520.tif 000033
【図２９】
2018043520.tif 000034
【図３０】
2018043520.tif 000035
【図３１】
2018043520.tif 000036
【図３２】
2018043520.tif 000037
【図３３】
2018043520.tif 000038
【図３４】
2018043520.tif 000039
【図３５】
2018043520.tif 000040
【図３６】
2018043520.tif 000041
【図３７】
2018043520.tif 000042
【図３８】
2018043520.tif 000043
【図３９】
2018043520.tif 000044
【図４０】
2018043520.tif 000045
【図４１】
2018043520.tif 000046
【図４２】
2018043520.tif 000047
【図４３】
2018043520.tif 000048
【図４４】
2018043520.tif 000049
【図４５】
2018043520.tif 000050
【図４６】
2018043520.tif 000051
【図４７】
2018043520.tif 000052
【図４８】
2018043520.tif 000053
【図４９】
2018043520.tif 000054
【図５０】
2018043520.tif 000055
【図５１】
2018043520.tif 000056
【図５２】
2018043520.tif 000057
【図５３】
2018043520.tif 000058
【図５４】
2018043520.tif 000059
【図５５】
2018043520.tif 000060
【図５６】
2018043520.tif 000061
【図５７】
2018043520.tif 000062
【図５８】
2018043520.tif 000063
【図５９】
2018043520.tif 000064
【図６０】
2018043520.tif 000065
【図６１】
2018043520.tif 000066
【図６２】
2018043520.tif 000067
【図６３】
2018043520.tif 000068
【図６４】
2018043520.tif 000069
【図６５】
2018043520.tif 000070
【図６６】
2018043520.tif 000071
【図６７】
2018043520.tif 000072